【事件の表示】
　特許第３２７２３５８号「プロピレン重合体組成物」の請求項１ないし１９に係る特許に対する特許異議の申立てについて、次のとおり決定する。
【結　論】
　訂正を認める。
　特許第３２７２３５８号の請求項１ないし４、６ないし１９に係る特許を維持する。
【理　由】
［１］手続きの経緯
  特許第３２７２３５８号の請求項１〜１９にかかる発明は、平成５年１月１１日に日本国にした５件の特許出願に基づく優先権を主張して平成６年１月１１日に国際出願されたものであって、平成１４年１月２５日に特許権の設定登録がなされ、その後、バーゼル・ポリオレフィン・ゲーエムベーハーより特許異議の申立てがなされ、平成１５年５月１２日付けで取消の理由が通知され、その指定期間内に訂正請求書及び特許異議意見書が提出され、それに対して平成１６年２月２６日付けで訂正拒絶理由が通知され、その指定期間内に意見書及び補正書が提出され、その後、平成１６年５月１７日付けで特許権者に対して審尋が発せられ、それに対する回答書が提出され、更に平成１６年１０月１９日付けで取消の理由が通知され、その指定期間内である平成１６年１０月２１日付けで先の訂正請求書の取り下げと同時に、新たな訂正請求書が提出されたものである。
［２］訂正の適否についての判断
１．訂正の内容
  特許権者が求める訂正事項は以下の通りである。
（１）訂正事項ａ
　特許請求の範囲の請求項２及び４において、「軟質重合体」を、「結晶化度が３０％未満である炭素数２〜２０のα−オレフィンの（共）重合体」と訂正する。
（２）訂正事項ｂ
　特許請求の範囲の請求項３において、「からなることを」を、「からなり、前記プロピレン重合体（Ａ２）のＭＦＲと、前記プロピレン重合体（Ａ３）のＭＦＲとの比（（Ａ２）／（Ａ３））が３０以上であることを」と訂正する。
（３）訂正事項ｃ
　特許請求の範囲の請求項５を削除し、欠番とする。（以下の請求項対応表参照。なお、項数以外の訂正のある請求項については訂正ありと記載。）
　　　　　　請求項対応表
特許時の請求項　　　　　　訂正後の請求項  
　１　　　　　　　　　　　１（訂正あり）
　２　　　　　　　　　　　２（訂正あり）
　３　　　　　　　　　　　３（訂正あり）
　４　　　　　　　　　　　４（訂正あり）
　５　　　　　　　　　　　削除
　６　　　　　　　　　　　６（訂正あり）
　７　　　　　　　　　　　７（訂正あり）
　８　　　　　　　　　　　８
　９　　　　　　　　　　　９（訂正あり）
　１０　　　　　　　　　　１０（訂正あり）
　１１　　　　　　　　　　１１
　１２　　　　　　　　　　１２（訂正あり）
　１３　　　　　　　　　　１３（訂正あり）
　１４　　　　　　　　　　１４
　１５　　　　　　　　　　１５
　１６　　　　　　　　　　１６（訂正あり）
　１７　　　　　　　　　　１７（訂正あり）
　１８　　　　　　　　　　１８
　１９　　　　　　　　　　１９（訂正あり）
（４）訂正事項ｄ
　特許請求の範囲の請求項６，１３において、「からなることを」を、「からなり、２３０℃、荷重２．１６ｋｇで測定されるメルトフローレート（ＭＦＲ）が０．０１〜１０００ｇ／１０分の範囲にあり、ゲルパーミエイションクロマトグラフィー（ＧＰＣ）により求められるプロピレン成分全体の分子量分布（Ｍｗ／Ｍｎ）が４〜１５の範囲にあることを」と訂正する。
（５）訂正事項ｅ
　特許請求の範囲の請求項９、１０，１２，１６，１７，１９において、「されることを」を「され、２３０℃、荷重２．１６ｋｇで測定されるメルトフローレート（ＭＦＲ）が０．０１〜１０００ｇ／１０分の範囲にあり、ゲルパーミエイションクロマトグラフィー（ＧＰＣ）により求められるプロピレン成分全体の分子量分布（Ｍｗ／Ｍｎ）が４〜１５の範囲あることを」と訂正する。
（６）訂正事項ｆ
　特許請求の範囲の請求項７中（（Ａ５）成分末尾）において、『基、』とあるのを、明瞭でない記載の釈明を目的として『基］を示す)』と訂正する。
２．訂正の可否
  訂正の目的の適否、訂正の範囲の適否及び特許請求の範囲の拡張・変更の存非について検討する。
（１）訂正事項ａ
　訂正事項ａは、特許明細書の特許請求の範囲（請求項２および４）に記載された（Ｂ）成分の「軟質重合体」をより明確かつ具体的に「結晶化度が３０％未満である炭素数２〜２０のα−オレフィンの（共）重合体」と限定するものである。
　この訂正は、本件特許公報第３４頁第６７欄第２４〜３１行において、「第２のプロピレン重合体組成物を構成する軟質重合体（Ｂ）は、炭素数２〜２０のα−オレフィンの（共）重合体であり、１９０℃、２．１６ｋｇ荷重で測定されるＭＦＲが０．０１〜１００ｇ／１０分、好ましくは０．０５〜５０ｇ/１０分の範囲にあることが望ましい。このような軟質重合体（Ｂ）は、Ｘ線回折法によって測定される結晶化度が３０％未満であり、非晶質であることが望ましい。」との記載及び本件特許公報第４０頁第７９欄第１１〜１３行において、「第４のプロピレン重合体組成物を構成する軟質重合体（Ｂ）は、前記第２のプロピレン重合体組成物を形成する軟質重合体（Ｂ）と同様の重合体である。」との記載に基づくものである。
　したがって、この訂正は、願書に添付した明細書または図面に記載した事項の範囲内の訂正であり、「軟質」という定性的な表現を具体的な測定値（結晶化度３０％未満）及び重合体の組成（炭素数２〜２０のα−オレフィンの（共）重合体）で規定するものであるから、特許請求の範囲の減縮を目的とした明細書の訂正に該当し、実質上特許請求の範囲を拡張又は変更するものでもない。
（２）訂正事項ｂ
　訂正事項ｂは、特許請求の範囲の請求項３において、プロピレン重合体組成物を構成するプロピレン重合体（Ａ２）と、プロピレン重合体（Ａ３）とのＭＦＲの比（（Ａ２）／（Ａ３））を、３０以上に限定するものである。
　この訂正は、本件特許公報第３５頁第７０欄第３３〜３６行において、第３のプロピレン重合体組成物に関し、「プロピレン重合体（Ａ２）のＭＦＲとプロピレン重合体（Ａ３）のＭＦＲとの比〔（Ａ２）／（Ａ３）〕は、３０以上、好ましくは４０〜１００の範囲にあることが望ましい。」との記載に基づくものである。
　したがって、この訂正は、願書に添付した明細書または図面に記載した事項の範囲内の訂正で、特許請求の範囲の減縮を目的とした明細書の訂正に該当し、実質上特許請求の範囲を拡張又は変更するものでもない。
（３）訂正事項ｃ
　上記訂正事項ｃは、訂正前の特許請求の範囲の請求項５を削除するものであり、特許請求の範囲の減縮を目的とした明細書の訂正に該当し、実質上特許請求の範囲を拡張又は変更するものでもない。
（４）訂正事項ｄおよびｅ
　上記訂正事項ｄおよびｅは、特許請求の範囲の請求項６，９，１０，１２，１３，１６，１７，１９において、プロピレン重合体組成物を、「２３０℃、荷重２．１６ｋｇで測定されるメルトフローレート（ＭＦＲ）が０．０１〜１０００ｇ／１０分の範囲にあり、ゲルパーミエイションクロマトグラフィー（ＧＰＣ）により求められるプロピレン成分全体の分子量分布（Ｍｗ／Ｍｎ）が４〜１５の範囲にある」ものに限定するものである。
　この訂正は、各プロピレン重合体組成物について、「２３０℃、荷重２．１６ｋｇで測定されるＭＦＲは、０．０１〜１０００ｇ／１０分、好ましくは０．５〜２００ｇ／１０分の範囲にあることが望ましく、プロピレン重合体組成物を構成するプロピレン成分全体のＭｗ／Ｍｎは、４〜１５の範囲にあることが望ましいこと」との明細書の以下の記載に基づくものである。
　即ち、請求項６については本件特許公報第５０頁第９９欄第１８〜２２行（第６のプロピレン重合体組成物の説明）に、請求項９については本件特許公報第５４頁第１０８欄第２４〜２８行（第９のプロピレン重合体組成物の説明）に、請求項１０については本件特許公報第５５頁第１１０欄第２０〜２４行（第１０のプロピレン重合体組成物の説明）に、請求項１２については本件特許公報第５７頁第１１４欄第１７〜２１行（第１２のプロピレン重合体組成物の説明）に、請求項１３については本件特許公報第５８頁第１１６欄第３６〜４０行（第１３のプロピレン重合体組成物の説明）に、請求項１６については本件特許公報第６１頁第１２１欄第２２〜２６行（第１６プロピレン重合体組成物の説明）に、請求項１７については本件特許公報第６２頁第１２３欄第２２〜２６行（第１７プロピレン重合体組成物の説明）に、請求項１９については本件特許公報第６４頁第１２７欄第２７〜３１行（第１９プロピレン重合体組成物の説明）にそれぞれ示されている。
　したがって、この訂正は、願書に添付した明細書または図面に記載した事項の範囲内の訂正で、特許請求の範囲の減縮を目的とした明細書の訂正に該当し、実質上特許請求の範囲を拡張又は変更するものでもない。
（５）訂正事項ｆ
　上記訂正事項ｆは、特許請求の範囲の請求項７で、（Ａ５）成分のプロピレンの製造用の触媒である式（Ｉ）で表される遷移金属化合物の説明において、文末の表現が不明瞭となっていたものを、『基］を示す)』と訂正することによって、式（Ｉ）で表わされる遷移金属化合物に係る説明を明確化するものである。
　この訂正は、本件特許公報第５１頁第３１〜３４行における「第７のプロピレン重合体組成物を構成するプロピレン単独重合体（Ａ）は、前記第６のプロピレン重合体組成物を構成するプロピレン単独重合体（Ａ５）と同様のプロピレン単独重合体である」との記載及び第６のプロピレン重合体組成物に係る請求項６の（Ａ５）成分のプロピレンの製造用の触媒である式（Ｉ）で表される遷移金属化合物記載の説明における『基］を示す)』との記載に基づくものである。
　したがって、この訂正は、願書に添付した明細書または図面に記載した事項の範囲内の訂正であり、明瞭でない記載の釈明を目的とした明細書の訂正に該当し、実質上特許請求の範囲を拡張又は変更するものでもない。
３．結び
  以上のとおりであるから、上記訂正は特許法等の一部を改正する法律（平成６年法律第１１６号）附則第６条第１項の規定によりなお従前の例によるとされる、平成１１年改正前の特許法第１２０条の４第３項において準用する平成６年法律第１１６号による改正前の特許法第１２６条第１項ただし書き、第２項及び第３項の規定に適合するので、当該訂正を認める。
［３］本件発明
　上記訂正の結果、訂正後の本件発明は以下の請求項に記載されたとおりのものである。
【請求項１】（Ａ１）
（１）（ｉ）（ａ）シクロペンタジエニル骨格を有する配位子を含む周期律表第ＩＶ　Ｂ族の遷移金属化合物と、
（ｉｉ）（ｂ）有機アルミニウムオキシ化合物、および（ｃ）前記遷移金属化合物（ａ）と反応してイオン対を形成する化合物からなる群より選ばれる少なくとも１種の化合物とを含むオレフィン重合用触媒の存在下にプロピレンを重合することにより得られ、
（２）２３０℃、荷重２．１６ｋｇで測定されるメルトフローレート（ＭＦＲ）が０．０１〜３０ｇ／１０分の範囲にあり、
（３）ゲルパーミエイションクロマトグラフィー（ＧＰＣ）により求められる分子量分布（Ｍｗ／Ｍｎ）が２〜３の範囲にあるプロピレン重合体；１０〜９０重量％と、
（Ａ２）
（１）（ｉ）（ａ）シクロペンタジエニル骨格を有する配位子を含む周期律表第ＩＶ　Ｂ族の遷移金属化合物と、
（ｉｉ）（ｂ）有機アルミニウムオキシ化合物、および（ｃ）前記遷移金属化合物（ａ）と反応してイオン対を形成する化合物からなる群より選ばれる少なくとも１種の化合物とを含むオレフィン重合用触媒の存在下にプロピレンを重合することにより得られ、
（２）２３０℃、荷重２．１６ｋｇで測定されるメルトフローレート（ＭＦＲ）が３０〜１０００ｇ／１０分の範囲にあり、
（３）ゲルパーミエイションクロマトグラフィー（ＧＰＣ）により求められる分子量分布（Ｍｗ／Ｍｎ）が２〜４の範囲にあるプロピレン重合体；１０〜９０重量％とからなり、前記プロピレン重合体（Ａ２）のＭＦＲと、前記プロピレン重合体（Ａ１）のＭＦＲとの比（（Ａ２）／（Ａ１））が３０以上であることを特徴とするプロピレン重合体組成物。
【請求項２】（Ａ１）
（１）（ｉ）（ａ）シクロペンタジエニル骨格を有する配位子を含む周期律表第ＩＶ　Ｂ族の遷移金属化合物と、
（ｉｉ）（ｂ）有機アルミニウムオキシ化合物、および（ｃ）前記遷移金属化合物（ａ）と反応してイオン対を形成する化合物からなる群より選ばれる少なくとも１種の化合物とを含むオレフィン重合用触媒の存在下にプロピレンを重合することにより得られ、
（２）２３０℃、荷重２．１６ｋｇで測定されるメルトフローレート（ＭＦＲ）が０．０１〜３０ｇ／１０分の範囲にあり、
（３）ゲルパーミエイションクロマトグラフィー（ＧＰＣ）により求められる分子量分布（Ｍｗ／Ｍｎ）が２〜３の範囲にあるプロピレン重合体；１０〜９０重量％と、
（Ａ２）
（１）（ｉ）（ａ）シクロペンタジエニル骨格を有する配位子を含む周期律表第ＩＶＢ族の遷移金属化合物と、
（ｉｉ）（ｂ）有機アルミニウムオキシ化合物、および（ｃ）前記遷移金属化合物（ａ）と反応してイオン対を形成する化合物からなる群より選ばれる少なくとも１種の化合物とを含むオレフィン重合用触媒の存在
下にプロピレンを重合することにより得られ、
（２）２３０℃、荷重２．１６ｋｇで測定されるメルトフローレート（ＭＦＲ）が３０〜１０００ｇ／１０分の範囲にあり、
（３）ゲルパーミエイションクロマトグラフィー（ＧＰＣ）により求められる分子量分布（Ｍｗ／Ｍｎ）が２〜４の範囲にあるプロピレン重合体；１０〜９０重量％と、
（Ｂ）結晶化度が３０％未満である炭素数２〜２０のα−オレフィン（共）重合体；３〜３０重量部と
からなり、前記プロピレン重合体（Ａ２）のＭＦＲと、前記プロピレン重合体（Ａ１）のＭＦＲとの比（（Ａ２）／（Ａ１））が３０以上であることを特徴とするプロピレン重合体組成物。
【請求項３】（Ａ３）
（１）（ｄ）固体状チタン触媒成分と、（ｅ）有機金属化合物触媒成分とを含むオレフィン重合用触媒の存在下にプロピレンを重合することにより得られ、（２）２３０℃、荷重２．１６ｋｇで測定されるメルトフローレート（ＭＦＲ）が０．０１〜３０ｇ／１０分の範囲にあり、
（３）ゲルパーミエイションクロマトグラフィー（ＧＰＣ）により求められる分子量分布（Ｍｗ／Ｍｎ）が４〜１５の範囲にあるプロピレン重合体；１０〜９０重量％と、
（Ａ２）
（１）（ｉ）（ａ）シクロペンタジエニル骨格を有する配位子を含む周期律表第ＩＶ　Ｂ族の遷移金属化合物と、
（ｉｉ）（ｂ）有機アルミニウムオキシ化合物、および（ｃ）前記遷移金属化合物（ａ）と反応してイオン対を形成する化合物からなる群より選ばれる少なくとも１種の化合物とを含むオレフィン重合用触媒の存在下にプロピレンを重合することにより得られ、
（２）２３０℃、荷重２．１６ｋｇで測定されるメルトフローレート（ＭＦＲ）が３０〜１０００ｇ／１０分の範囲にあり、
（３）ゲルパーミエイションクロマトグラフィー（ＧＰＣ）により求められる分子量分布（Ｍｗ／Ｍｎ）が２〜４の範囲にあるプロピレン重合体；９０〜１０重量％と
からなり、前記プロピレン重合体（Ａ２）のＭＦＲと、前記プロピレン重合体（Ａ３）のＭＦＲとの比（（Ａ２）／（Ａ３））が３０以上であることを特徴とするプロピレン重合体組成物。
【請求項４】（Ａ３）
（１）（ｄ）固体状チタン触媒成分と、（ｅ）有機金属化合物触媒成分とを含むオレフィン重合用触媒の存在下にプロピレンを重合することにより得られ、（２）２３０℃、荷重２．１６ｋｇで測定されるメルトフローレート（ＭＦＲ）が０．０１〜３０ｇ／１０分の範囲にあり、
（３）ゲルパーミエイションクロマトグラフィー（ＧＰＣ）により求められる分子量分布（Ｍｗ／Ｍｎ）が４〜１５の範囲にあるプロピレン重合体；１０〜９０重量部と、
（Ａ２）
（１）（ｉ）（ａ）シクロペンタジエニル骨格を有する配位子を含む周期律表第ＩＶ　Ｂ族の遷移金属化合物と、
（ｉｉ）（ｂ）有機アルミニウムオキシ化合物、および（ｃ）前記遷移金属化合物（ａ）と反応してイオン対を形成する化合物からなる群より選ばれる少なくとも１種の化合物とを含むオレフィン重合用触媒の存在下にプロピレンを重合することにより得られ、
（２）２３０℃、荷重２．１６ｋｇで測定されるメルトフローレート（ＭＦＲ）が３０〜１０００ｇ／１０分の範囲にあり、
（３）ゲルパーミエイションクロマトグラフィー（ＧＰＣ）により求められる分子量分布（Ｍｗ／Ｍｎ）が２〜４の範囲にあるプロピレン重合体；９０〜１０重量部と
（Ｂ）結晶化度が３０％未満である炭素数２〜２０のα−オレフィン（共）重合体；３〜３０重量部と
からなることを特徴とするプロピレン重合体組成物。
【請求項６】（Ａ５）
（ｉ）（ｈ）下記式（Ｉ）で表される遷移金属化合物と、
（ｉｉ）（ｂ）有機アルミニウムオキシ化合物、および（ｉ）(註：ｉはイタリック文字、以下同様)前記遷移金属化合物（ｈ）と反応してイオン対を形成する化合物からなる群より選ばれる少なくとも１種の化合物とを
含むオレフィン重合用触媒の存在下にプロピレンを重合することにより得られるプロピレン単独重合体；５〜９５重量％と、
                                               ………（Ｉ）
（式中、Ｍは周期律表第ＩＶａ、Ｖａ、ＶＩａ族の遷移金属を示し、
　Ｒ１は、炭素数２〜６の炭化水素基を示し、
　Ｒ２は、炭素数６〜１６のアリール基を示し、このアリール基は、ハロゲン原子、炭素数１〜２０の炭化水素基で置換されていてもよい、
　Ｘ１およびＸ２は、水素原子、ハロゲン原子、炭素数１〜２０の炭化水素基、炭素数１〜２０のハロゲン化炭化水素基、酸素含有基またはイオウ含有基を示し、
　Ｙは、炭素数１〜２０の２価の炭化水素基、炭素数１〜２０の２価のハロゲン化炭化水素基、２価のケイ素含有基、２価のゲルマニウム含有基、２価のスズ含有基、−Ｏ−、−ＣＯ−、−Ｓ−、−ＳＯ−、−ＳＯ２−、−ＮＲ３−、−Ｐ−（Ｒ３）−、−Ｐ−（Ｏ）（Ｒ３）−、−ＢＲ３−または−ＡｌＲ３−［ただし、Ｒ３は水素原子、ハロゲン原子、炭素数１〜２０の炭化水素基、炭素数１〜２０のハロゲン化炭化水素基］を示す）
（Ａ６）プロピレンから誘導される構成単位を９０モル％以上の割合で含有する、前記プロピレン単独重合体（Ａ５）とは異なるプロピレン重合体；５〜９５重量％とからなり、
　２３０℃、荷重２．１６ｋｇで測定されるメルトフローレート（ＭＦＲ）が０．０１〜１０００ｇ／１０分の範囲にあり、ゲルパーミエイションクロマトグラフィー（ＧＰＣ）により求められるプロピレン成分全体の分子量分布（Ｍｗ／Ｍｎ）が４〜１５の範囲にあることを特徴とするプロピレン重合体組成物。
【請求項７】（Ａ５）
（ｉ）（ｈ）下記式（Ｉ）で表される遷移金属化合物と、
（ｉｉ）（ｂ）有機アルミニウムオキシ化合物、および（ｉ）前記遷移金属化合物（ｈ）と反応してイオン対を形成する化合物からなる群より選ばれる少なくとも１種の化合物とを
含むオレフィン重合用触媒の存在下にプロピレンを重合することにより得られるプロピレン単独重合体；５〜９５重量％と、
　　　
                                               ………（Ｉ）
（式中、Ｍは周期律表第ＩＶａ、Ｖａ、ＶＩａ族の遷移金属を示し、
　Ｒ１は、炭素数２〜６の炭化水素基を示し、
　Ｒ２は、炭素数６〜１６のアリール基を示し、このアリール基は、ハロゲン原子、炭素数１〜２０の炭化水素基で置換されていてもよい、
　Ｘ１およびＸ２は、水素原子、ハロゲン原子、炭素数１〜２０の炭化水素基、炭素数１〜２０のハロゲン化炭化水素基、酸素含有基またはイオウ含有基を示し、
　Ｙは、炭素数１〜２０の２価の炭化水素基、炭素数１〜２０の２価のハロゲン化炭化水素基、２価のケイ素含有基、２価のゲルマニウム含有基、２価のスズ含有基、−Ｏ−、−ＣＯ−、−Ｓ−、−ＳＯ−、−ＳＯ２−、−ＮＲ３−、−Ｐ−（Ｒ３）−、−Ｐ−（Ｏ）（Ｒ３）−、−ＢＲ３−または−ＡｌＲ３−［ただし、Ｒ３は水素原子、ハロゲン原子、炭素数１〜２０の炭化水素基、炭素数１〜２０のハロゲン化炭化水素基］を示す）
（Ｄ）
（１）炭素数２〜２０のオレフィンおよび炭素数５〜２０のポリエンから選ばれる少なくとも１種のモノマーの重合体または共重合体であって、
（２）エチレン、プロピレン、ブテンまたは４−メチル−１−ペンテンから誘導される構成単位の含有率が９０モル％未満であり、
（３）ガラス転移温度（Ｔｇ）が１０℃以下であるオレフィン系エラストマー；５〜９５重量％と
からなることを特徴とするプロピレン重合体組成物。
【請求項８】（Ａ５）
（ｉ）（ｈ）下記式（Ｉ）で表される遷移金属化合物と、
（ｉｉ）（ｂ）有機アルミニウムオキシ化合物、および（ｉ）前記遷移金属化合物（ｈ）と反応してイオン対を形成する化合物からなる群より選ばれる少なくとも１種の化合物とを
含むオレフィン重合用触媒の存在下にプロピレンを重合することにより得られるプロピレン単独重合体；５〜９５重量％と、
                                               ………（Ｉ）
（式中、Ｍは周期律表第ＩＶａ、Ｖａ、ＶＩａ族の遷移金属を示し、
　Ｒ１は、炭素数２〜６の炭化水素基を示し、
　Ｒ２は、炭素数６〜１６のアリール基を示し、このアリール基は、ハロゲン原子、炭素数１〜２０の炭化水素基で置換されていてもよい、
　Ｘ１およびＸ２は、水素原子、ハロゲン原子、炭素数１〜２０の炭化水素基、炭素数１〜２０のハロゲン化炭化水素基、酸素含有基またはイオウ含有基を示し、
　Ｙは、炭素数１〜２０の２価の炭化水素基、炭素数１〜２０の２価のハロゲン化炭化水素基、２価のケイ素含有基、２価のゲルマニウム含有基、２価のスズ含有基、−Ｏ−、−ＣＯ−、−Ｓ−、−ＳＯ−、−ＳＯ２−、−ＮＲ３−、−Ｐ−（Ｒ３）−、−Ｐ−（Ｏ）（Ｒ３）−、−ＢＲ３−または−ＡｌＲ３−［ただし、Ｒ３は水素原子、ハロゲン原子、炭素数１〜２０の炭化水素基、炭素数１〜２０のハロゲン化炭化水素基］を示す）
（Ｅ）エチレン、ブテンおよび４−メチル−１−ペンテンからなる群より選ばれる１種のモノマーから誘導される構成単位を９０モル％以上の割合で含有するオレフィン重合体;５〜９５重量％と
からなることを特徴とするプロピレン重合体組成物。
【請求項９】（Ａ５）
（ｉ）（ｈ）下記式（Ｉ）で表される遷移金属化合物と、
（ｉｉ）（ｂ）有機アルミニウムオキシ化合物、および（ｉ）前記遷移金属化合物（ｈ）と反応してイオン対を形成する化合物からなる群より選ばれる少なくとも１種の化合物とを
含むオレフィン重合用触媒の存在下にプロピレンを重合することにより得られるプロピレン単独重合体％と、
                                               ………（Ｉ）
（式中、Ｍは周期律表第ＩＶａ、Ｖａ、ＶＩａ族の遷移金属を示し、
　Ｒ１は、炭素数２〜６の炭化水素基を示し、
　Ｒ２は、炭素数６〜１６のアリール基を示し、このアリール基は、ハロゲン原子、炭素数１〜２０の炭化水素基で置換されていてもよい、
　Ｘ１およびＸ２は、水素原子、ハロゲン原子、炭素数１〜２０の炭化水素基、炭素数１〜２０のハロゲン化炭化水素基、酸素含有基またはイオウ含有基を示し、
　Ｙは、炭素数１〜２０の２価の炭化水素基、炭素数１〜２０の２価のハロゲン化炭化水素基、２価のケイ素含有基、２価のゲルマニウム含有基、２価のスズ含有基、−Ｏ−、−ＣＯ−、−Ｓ−、−ＳＯ−、−ＳＯ２−、−ＮＲ３−、−Ｐ−（Ｒ３）−、−Ｐ−（Ｏ）（Ｒ３）−、−ＢＲ３−または−ＡｌＲ３−［ただし、Ｒ３は水素原子、ハロゲン原子、炭素数１〜２０の炭化水素基、炭素数１〜２０のハロゲン化炭化水素基］を示す）
（Ａ６）
　プロピレンから誘導される構成単位を９０モル％以上の割合で含有する、前記プロピレン単独重合体（Ａ５）とは異なるプロピレン重合体と、
（Ｄ）
（１）炭素数２〜２０のオレフィンおよび炭素数５〜２０のポリエンから選ばれる少なくとも１種のモノマーの重合体または共重合体であって、
（２）エチレン、プロピレン、ブテンまたは４−メチル−１−ペンテンから誘導される構成単位の含有率が９０モル％未満であり、
（３）ガラス転移温度（Ｔｇ）が１０℃以下である
オレフィン系エラストマーとからなり、前記プロピレン単独重合体（Ａ５）が５〜９５重量％の割合で含有され、前記プロピレン重合体（Ａ６）が９５重量％以下の割合で含有され、前記オレフィン系エラストマー（Ｄ）が９５重量％以下の割合で含有され、
　２３０℃、荷重２．１６ｋｇで測定されるメルトフローレート（ＭＦＲ）が０．０１〜１０００ｇ／１０分の範囲にあり、ゲルパーミエイションクロマトグラフィー（ＧＰＣ）により求められるプロピレン成分全体の分子量分布（Ｍｗ／Ｍｎ）が４〜１５の範囲にあることを特徴とするプロピレン重合体組成物。
【請求項１０】（Ａ５）
（ｉ）（ｈ）下記式（Ｉ）で表される遷移金属化合物と、
（ｉｉ）（ｂ）有機アルミニウムオキシ化合物、および（ｉ）前記遷移金属化合物（ｈ）と反応してイオン対を形成する化合物からなる群より選ばれる少なくとも１種の化合物とを
含むオレフィン重合用触媒の存在下にプロピレンを重合することにより得られるプロピレン単独重合体と、
                                               ………（Ｉ）
（式中、Ｍは周期律表第ＩＶａ、Ｖａ、ＶＩａ族の遷移金属を示し、
　Ｒ１は、炭素数２〜６の炭化水素基を示し、
　Ｒ２は、炭素数６〜１６のアリール基を示し、このアリール基は、ハロゲン原子、炭素数１〜２０の炭化水素基で置換されていてもよい、
　Ｘ１およびＸ２は、水素原子、ハロゲン原子、炭素数１〜２０の炭化水素基、炭素数１〜２０のハロゲン化炭化水素基、酸素含有基またはイオウ含有基を示し、
　Ｙは、炭素数１〜２０の２価の炭化水素基、炭素数１〜２０の２価のハロゲン化炭化水素基、２価のケイ素含有基、２価のゲルマニウム含有基、２価のスズ含有基、−Ｏ−、−ＣＯ−、−Ｓ−、−ＳＯ−、−ＳＯ２−、−ＮＲ３−、−Ｐ−（Ｒ３）−、−Ｐ−（Ｏ）（Ｒ３）−、−ＢＲ３−または−ＡｌＲ３−［ただし、Ｒ３は水素原子、ハロゲン原子、炭素数１〜２０の炭化水素基、炭素数１〜２０のハロゲン化炭化水素基］を示す）
（Ａ６）プロピレンから誘導される構成単位を９０モル％以上の割合で含有する、前記プロピレン単独重合体（Ａ５）とは異なるプロピレン重合体と、（Ｅ）エチレン、ブテンおよび４−メチル−１−ペンテンからなる群より選ばれる１種のモノマーから誘導される構成単位を９０モル％以上の割合で含有するオレフィン重合体と
からなり、前記プロピレン単独重合体（Ａ５）が５〜９５重量％の割合で含有され、前記プロピレン重合体（Ａ６）が９５重量％以下の割合で含有され、前記オレフィン重合体（Ｅ）が９５重量％以下の割合で含有され、
　２３０℃、荷重２．１６ｋｇで測定されるメルトフローレート（ＭＦＲ）が０．０１〜１０００ｇ／１０分の範囲にあり、ゲルパーミエイションクロマトグラフィー（ＧＰＣ）により求められるプロピレン成分全体の分子量分布（Ｍｗ／Ｍｎ）が４〜１５の範囲にあることを特徴とするプロピレン重合体組成物。
【請求項１１】（Ａ５）
（ｉ）（ｈ）下記式（Ｉ）で表される遷移金属化合物と、
（ｉｉ）（ｂ）有機アルミニウムオキシ化合物、および（ｉ）前記遷移金属化合物（ｈ）と反応してイオン対を形成する化合物からなる群より選ばれる少なくとも１種の化合物とを
含むオレフィン重合用触媒の存在下にプロピレンを重合することにより得られるプロピレン単独重合体と、
                                               ………（Ｉ）
（式中、Ｍは周期律表第ＩＶａ、Ｖａ、ＶＩａ族の遷移金属を示し、
　Ｒ１は、炭素数２〜６の炭化水素基を示し、
　Ｒ２は、炭素数６〜１６のアリール基を示し、このアリール基は、ハロゲン原子、炭素数１〜２０の炭化水素基で置換されていてもよい、
　Ｘ１およびＸ２は、水素原子、ハロゲン原子、炭素数１〜２０の炭化水素基、炭素数１〜２０のハロゲン化炭化水素基、酸素含有基またはイオウ含有基を示し、
　Ｙは、炭素数１〜２０の２価の炭化水素基、炭素数１〜２０の２価のハロゲン化炭化水素基、２価のケイ素含有基、２価のゲルマニウム含有基、２価のスズ含有基、−Ｏ−、−ＣＯ−、−Ｓ−、−ＳＯ−、−ＳＯ２−、−ＮＲ３−、−Ｐ−（Ｒ３）−、−Ｐ−（Ｏ）（Ｒ３）−、−ＢＲ３−または−ＡｌＲ３−［ただし、Ｒ３は水素原子、ハロゲン原子、炭素数１〜２０の炭化水素基、炭素数１〜２０のハロゲン化炭化水素基］を示す）
（Ｄ）
（１）炭素数２〜２０のオレフィンおよび炭素数５〜２０のポリエンから選ばれる少なくとも１種のモノマーの重合体または共重合体であって、
（２）エチレン、プロピレン、ブテンまたは４−メチル−１−ペンテンから誘導される構成単位の含有率が９０モル％未満であり、
（３）ガラス転移温度（Ｔｇ）が１０℃以下であるオレフィン系エラストマーと、
（Ｅ）エチレン、ブテンおよび４−メチル−１−ペンテンからなる群より選ばれる１種のモノマーから誘導される構成単位を９０モル％以上の割合で含有するオレフィン重合体と
からなり、前記プロピレン単独重合体（Ａ５）が５〜９５重量％の割合で含有され、前記オレフィン系エラストマー（Ｄ）が９５重量％以下の割合で含有され、前記オレフィン重合体（Ｅ）が９５重量％以下の割合で含有されることを特徴とするプロピレン重合体組成物。
【請求項１２】（Ａ５）
（ｉ）（ｈ）下記式（Ｉ）で表される遷移金属化合物と、
（ｉｉ）（ｂ）有機アルミニウムオキシ化合物、および（ｉ）前記遷移金属化合物（ｈ）と反応してイオン対を形成する化合物からなる群より選ばれる少なくとも１種の化合物とを
含むオレフィン重合用触媒の存在下にプロピレンを重合することにより得られるプロピレン単独重合体と、
                                               ………（Ｉ）
（式中、Ｍは周期律表第ＩＶａ、Ｖａ、ＶＩａ族の遷移金属を示し、
　Ｒ１は、炭素数２〜６の炭化水素基を示し、
　Ｒ２は、炭素数６〜１６のアリール基を示し、このアリール基は、ハロゲン原子、炭素数１〜２０の炭化水素基で置換されていてもよい、
　Ｘ１およびＸ２は、水素原子、ハロゲン原子、炭素数１〜２０の炭化水素基、炭素数１〜２０のハロゲン化炭化水素基、酸素含有基またはイオウ含有基を示し、
　Ｙは、炭素数１〜２０の２価の炭化水素基、炭素数１〜２０の２価のハロゲン化炭化水素基、２価のケイ素含有基、２価のゲルマニウム含有基、２価のスズ含有基、−Ｏ−、−ＣＯ−、−Ｓ−、−ＳＯ−、−ＳＯ２−、−ＮＲ３−、−Ｐ−（Ｒ３）−、−Ｐ−（Ｏ）（Ｒ３）−、−ＢＲ３−または−ＡｌＲ３−［ただし、Ｒ３　は水素原子、ハロゲン原子、炭素数１〜２０の炭化水素基、炭素数１〜２０のハロゲン化炭化水素基］を示す）
（Ａ６）
　プロピレンから誘導される構成単位を９０モル％以上の割合で含有する、前記プロピレン単独重合体（Ａ５）とは異なるプロピレン重合体と、
（Ｄ）
　（１）炭素数２〜２０のオレフィンおよび炭素数５〜２０のポリエンから選ばれる少なくとも１種のモノマーの重合体または共重合体であって、　　　（２）エチレン、プロピレン、ブテンまたは４−メチル−１−ペンテンから誘導される構成単位の含有率が９０モル％未満であり、
　（３）ガラス転移温度（Ｔｇ）が１０℃以下であるオレフィン系エラストマーと、
（Ｅ）エチレン、ブテンおよび４−メチル−１−ペンテンからなる群より選ばれる１種のモノマーから誘導される構成単位を９０モル％以上の割合で含有するオレフィン重合体と
からなり、前記プロピレン単独重合体（Ａ５）が５〜９５重量％の割合で含有され、前記プロピレン重合体（Ａ６）が９５重量％以下の割合で含有され、前記オレフィン系エラストマー（Ｄ）が９５重量％以下の割合で含有され、前記オレフィン重合体（Ｅ）が９５重量％以下の割合で含有され、２３０℃、荷重２．１６ｋｇで測定されるメルトフローレート（ＭＦＲ）が０．０１〜１０００ｇ／１０分の範囲にあり、ゲルパーミエイションクロマトグラフィー（ＧＰＣ）により求められるプロピレン成分全体の分子量分布（Ｍｗ／Ｍｎ）が４〜１５の範囲にあることを特徴とするプロピレン重合体組成物。
【請求項１３】（Ａ７）
（１）（ｉ）（ｈ）下記式（Ｉ）で表される遷移金属化合物と、
　（ｉｉ）（ｂ）有機アルミニウムオキシ化合物、および
　　　（ｉ）前記遷移金属化合物（ｈ）と反応してイオン対を形成する化合　　　物からなる群より選ばれる少なくとも１種の化合物とを含むオレフィン重合用触媒の存在下にプロピレンと、エチレンおよび炭素数４〜２０のα−オレフィンからなる群より選ばれる少なくとも１種のα−オレフィンとを共重合することにより得られ、
（２）プロピレンから誘導される構成単位を９０モル％以上の割合で含有するプロピレン共重合体；５〜９５重量％と、
                                               ………（Ｉ）
（式中、Ｍは周期律表第ＩＶａ、Ｖａ、ＶＩａ族の遷移金属を示し、
　Ｒ１は、炭素数２〜６の炭化水素基を示し、
　Ｒ２は、炭素数６〜１６のアリール基を示し、このアリール基は、ハロゲン原子、炭素数１〜２０の炭化水素基で置換されていてもよい、
　Ｘ１およびＸ２は、水素原子、ハロゲン原子、炭素数１〜２０の炭化水素基、炭素数１〜２０のハロゲン化炭化水素基、酸素含有基またはイオウ含有基を示し、
　Ｙは、炭素数１〜２０の２価の炭化水素基、炭素数１〜２０の２価のハロゲン化炭化水素基、２価のケイ素含有基、２価のゲルマニウム含有基、２価のスズ含有基、−Ｏ−、−ＣＯ−、−Ｓ−、−ＳＯ−、−ＳＯ２−、−ＮＲ３−、−Ｐ−（Ｒ３）−、−Ｐ−（Ｏ）（Ｒ３）−、−ＢＲ３−または−ＡｌＲ３−［ただし、Ｒ３は水素原子、ハロゲン原子、炭素数１〜２０の炭化水素基、炭素数１〜２０のハロゲン化炭化水素基］を示す）
（Ａ６）
　プロピレンから誘導される構成単位を９０モル％以上の割合で含有する、前記プロピレン単独重合体（Ａ５）とは異なるプロピレン重合体；５〜９５重量％と
  からなり、２３０℃、荷重２．１６ｋｇで測定されるメルトフローレート（ＭＦＲ）が０．０１〜１０００ｇ／１０分の範囲にあり、ゲルパーミエイションクロマトグラフィー（ＧＰＣ）により求められるプロピレン成分全体の分子量分布（Ｍｗ／Ｍｎ）が４〜１５の範囲にあることを特徴とするプロピレン重合体組成物。
【請求項１４】（Ａ７）
（１）（ｉ）（ｈ）下記式（Ｉ）で表される遷移金属化合物と、
　（ｉｉ）（ｂ）有機アルミニウムオキシ化合物、および
　　　（ｉ）前記遷移金属化合物（ｈ）と反応してイオン対を形成する化合　　　物からなる群より選ばれる少なくとも１種の化合物とを含むオレフィン重合用触媒の存在下にプロピレンと、エチレンおよび炭素数４〜２０のα−オレフィンからなる群より選ばれる少なくとも１種のα−オレフィンとを共重合することにより得られ、
（２）プロピレンから誘導される構成単位を９０モル％以上の割合で含有するプロピレン共重合体；５〜９５重量％と、
  
                                             ………（Ｉ）
（式中、Ｍは周期律表第ＩＶａ、Ｖａ、ＶＩａ族の遷移金属を示し、
　Ｒ１は、炭素数２〜６の炭化水素基を示し、
　Ｒ２は、炭素数６〜１６のアリール基を示し、このアリール基は、ハロゲン原子、炭素数１〜２０の炭化水素基で置換されていてもよい、
　Ｘ１およびＸ２は、水素原子、ハロゲン原子、炭素数１〜２０の炭化水素基、炭素数１〜２０のハロゲン化炭化水素基、酸素含有基またはイオウ含有基を示し、
　Ｙは、炭素数１〜２０の２価の炭化水素基、炭素数１〜２０の２価のハロゲン化炭化水素基、２価のケイ素含有基、２価のゲルマニウム含有基、２価のスズ含有基、−Ｏ−、−ＣＯ−、−Ｓ−、−ＳＯ−、−ＳＯ２−、−ＮＲ３−、−Ｐ−（Ｒ３）−、−Ｐ−（Ｏ）（Ｒ３）−、−ＢＲ３−または−ＡｌＲ３−［ただし、Ｒ３は水素原子、ハロゲン原子、炭素数１〜２０の炭化水素基、炭素数１〜２０のハロゲン化炭化水素基］を示す）
（Ｄ）
　（１）炭素数２〜２０のオレフィンおよび炭素数５〜２０のポリエンから選ばれる少なくとも１種のモノマーの重合体または共重合体であって、　　　（２）エチレン、プロピレン、ブテンまたは４−メチル−１−ペンテンから誘導される構成単位の含有率が９０モル％未満であり、
　（３）ガラス転移温度（Ｔｇ）が１０℃以下であるオレフィン系エラストマー；５〜９５重量％とからなることを特徴とするプロピレン重合体組成物。
【請求項１５】（Ａ７）
（１）（ｉ）（ｈ）下記式（Ｉ）で表される遷移金属化合物と、
　（ｉｉ）（ｂ）有機アルミニウムオキシ化合物、および
　　　（ｉ）前記遷移金属化合物（ｈ）と反応してイオン対を形成する化合　　　物からなる群より選ばれる少なくとも１種の化合物とを含むオレフィン重合用触媒の存在下にプロピレンと、エチレンおよび炭素数４〜２０のα−オレフィンからなる群より選ばれる少なくとも１種のα−オレフィンとを共重合することにより得られ、
（２）プロピレンから誘導される構成単位を９０モル％以上の割合で含有するプロピレン共重合体；５〜９５重量％と、
  
                                             ………（Ｉ）
（式中、Ｍは周期律表第ＩＶａ、Ｖａ、ＶＩａ族の遷移金属を示し、
　Ｒ１は、炭素数２〜６の炭化水素基を示し、
　Ｒ２は、炭素数６〜１６のアリール基を示し、このアリール基は、ハロゲン原子、炭素数１〜２０の炭化水素基で置換されていてもよい、
　Ｘ１およびＸ２は、水素原子、ハロゲン原子、炭素数１〜２０の炭化水素基、炭素数１〜２０のハロゲン化炭化水素基、酸素含有基またはイオウ含有基を示し、
　Ｙは、炭素数１〜２０の２価の炭化水素基、炭素数１〜２０の２価のハロゲン化炭化水素基、２価のケイ素含有基、２価のゲルマニウム含有基、２価のスズ含有基、−Ｏ−、−ＣＯ−、−Ｓ−、−ＳＯ−、−ＳＯ２−、−ＮＲ３−、−Ｐ−（Ｒ３）−、−Ｐ−（Ｏ）（Ｒ３）−、−ＢＲ３−または−ＡｌＲ３−［ただし、Ｒ３は水素原子、ハロゲン原子、炭素数１〜２０の炭化水素基、炭素数１〜２０のハロゲン化炭化水素基］を示す）
（Ｅ）エチレン、ブテンおよび４−メチル−１−ペンテンからなる群より選ばれる１種のモノマーから誘導される構成単位を９０モル％以上の割合で含有するオレフィン重合体；５〜９５重量％と
からなることを特徴とするプロピレン重合体組成物。
【請求項１６】（Ａ７）
（１）（ｉ）（ｈ）下記式（Ｉ）で表される遷移金属化合物と、
　（ｉｉ）（ｂ）有機アルミニウムオキシ化合物、および
　　　（ｉ）前記遷移金属化合物（ｈ）と反応してイオン対を形成する化合　　　物からなる群より選ばれる少なくとも１種の化合物とを含むオレフィン重合用触媒の存在下にプロピレンと、エチレンおよび炭素数４〜２０のα−オレフィンからなる群より選ばれる少なくとも１種のα−オレフィンとを共重合することにより得られ、
（２）プロピレンから誘導される構成単位を９０モル％以上の割合で含有するプロピレン共重合体と、
  
                                             ………（Ｉ）
（式中、Ｍは周期律表第ＩＶａ、Ｖａ、ＶＩａ族の遷移金属を示し、
　Ｒ１は、炭素数２〜６の炭化水素基を示し、
　Ｒ２は、炭素数６〜１６のアリール基を示し、このアリール基は、ハロゲン原子、炭素数１〜２０の炭化水素基で置換されていてもよい、
　Ｘ１およびＸ２は、水素原子、ハロゲン原子、炭素数１〜２０の炭化水素基、炭素数１〜２０のハロゲン化炭化水素基、酸素含有基またはイオウ含有基を示し、
　Ｙは、炭素数１〜２０の２価の炭化水素基、炭素数１〜２０の２価のハロゲン化炭化水素基、２価のケイ素含有基、２価のゲルマニウム含有基、２価のスズ含有基、−Ｏ−、−ＣＯ−、−Ｓ−、−ＳＯ−、−ＳＯ２−、−ＮＲ３−、−Ｐ−（Ｒ３）−、−Ｐ−（Ｏ）（Ｒ３）−、−ＢＲ３−または−ＡｌＲ３−［ただし、Ｒ３　は水素原子、ハロゲン原子、炭素数１〜２０の炭化水素基、炭素数１〜２０のハロゲン化炭化水素基］を示す）
（Ａ６）
　プロピレンから誘導される構成単位を９０モル％以上の割合で含有する、前記プロピレン単独重合体（Ａ７）とは異なるプロピレン重合体と、
（Ｄ）
（１）炭素数２〜２０のオレフィンおよび炭素数５〜２０のポリエンから選ばれる少なくとも１種のモノマーの重合体または共重合体であって、
（２）エチレン、プロピレン、ブテンまたは４−メチル−１−ペンテンから誘導される構成単位の含有率が９０モル％未満であり、
（３）ガラス転移温度（Ｔｇ）が１０℃以下であるオレフィン系エラストマーと
からなり、前記プロピレン共重合体（Ａ７）が５〜９５重量％の割合で含有され、前記プロピレン重合体（Ａ６）が９５重量％以下の割合で含有され、前記オレフィン系エラストマー（Ｄ）が９５重量％以下の割合で含有され、
　２３０℃、荷重２．１６ｋｇで測定されるメルトフローレート（ＭＦＲ）が０．０１〜１０００ｇ／１０分の範囲にあり、ゲルパーミエイションクロマトグラフィー（ＧＰＣ）により求められるプロピレン成分全体の分子量分布（Ｍｗ／Ｍｎ）が４〜１５の範囲にあることを特徴とするプロピレン重合体組成物。
【請求項１７】（Ａ７）
（１）（ｉ）（ｈ）下記式（Ｉ）で表される遷移金属化合物と、
　（ｉｉ）（ｂ）有機アルミニウムオキシ化合物、および
　　　（ｉ）前記遷移金属化合物（ｈ）と反応してイオン対を形成する化合　　　物からなる群より選ばれる少なくとも１種の化合物とを含むオレフィン重合用触媒の存在下にプロピレンと、エチレンおよび炭素数４〜２０のα−オレフィンからなる群より選ばれる少なくとも１種のα−オレフィンとを共重合することにより得られ、
（２）プロピレンから誘導される構成単位を９０モル％以上の割合で含有するプロピレン共重合体と、
  
                                             ………（Ｉ）
（式中、Ｍは周期律表第ＩＶａ、Ｖａ、ＶＩａ族の遷移金属を示し、
　Ｒ１は、炭素数２〜６の炭化水素基を示し、
　Ｒ２は、炭素数６〜１６のアリール基を示し、このアリール基は、ハロゲン原子、炭素数１〜２０の炭化水素基で置換されていてもよい、
　Ｘ１およびＸ２は、水素原子、ハロゲン原子、炭素数１〜２０の炭化水素基、炭素数１〜２０のハロゲン化炭化水素基、酸素含有基またはイオウ含有基を示し、
　Ｙは、炭素数１〜２０の２価の炭化水素基、炭素数１〜２０の２価のハロゲン化炭化水素基、２価のケイ素含有基、２価のゲルマニウム含有基、２価のスズ含有基、−Ｏ−、−ＣＯ−、−Ｓ−、−ＳＯ−、−ＳＯ２−、−ＮＲ３−、−Ｐ−（Ｒ３）−、−Ｐ−（Ｏ）（Ｒ３）−、−ＢＲ３−または−ＡｌＲ３−［ただし、Ｒ３は水素原子、ハロゲン原子、炭素数１〜２０の炭化水素基、炭素数１〜２０のハロゲン化炭化水素基］を示す）
（Ａ６）
　プロピレンから誘導される構成単位を９０モル％以上の割合で含有する、前記プロピレン共重合体（Ａ７）とは異なるプロピレン重合体と、
（Ｅ）
　エチレン、ブテンおよび４−メチル−１−ペンテンからなる群より選ばれる１種のモノマーから誘導される構成単位を９０モル％以上の割合で含有するオレフィン重合体と
からなり、前記プロピレン共重合体（Ａ７）が５〜９５重量％の割合で含有され、前記プロピレン重合体（Ａ６）が９５重量％以下の割合で含有され、前記オレフィン重合体（Ｅ）が９５重量％以下の割合で含有され、
　２３０℃、荷重２．１６ｋｇで測定されるメルトフローレート（ＭＦＲ）が０．０１〜１０００ｇ／１０分の範囲にあり、ゲルパーミエイションクロマトグラフィー（ＧＰＣ）により求められるプロピレン成分全体の分子量分布（Ｍｗ／Ｍｎ）が４〜１５の範囲にあることを特徴とするプロピレン重合体組成物。
【請求項１８】（Ａ７）
（１）（ｉ）（ｈ）下記式（Ｉ）で表される遷移金属化合物と、
　（ｉｉ）（ｂ）有機アルミニウムオキシ化合物、および
　　　（ｉ）前記遷移金属化合物（ｈ）と反応してイオン対を形成する化合　　　物からなる群より選ばれる少なくとも１種の化合物とを含むオレフィン重合用触媒の存在下にプロピレンと、エチレンおよび炭素数４〜２０のα−オレフィンからなる群より選ばれる少なくとも１種のα−オレフィンとを共重合することにより得られ、
（２）プロピレンから誘導される構成単位を９０モル％以上の割合で含有するプロピレン共重合体と、
  
                                             ………（Ｉ）
（式中、Ｍは周期律表第ＩＶａ、Ｖａ、ＶＩａ族の遷移金属を示し、
　Ｒ１は、炭素数２〜６の炭化水素基を示し、
　Ｒ２は、炭素数６〜１６のアリール基を示し、このアリール基は、ハロゲン原子、炭素数１〜２０の炭化水素基で置換されていてもよい、
　Ｘ１およびＸ２は、水素原子、ハロゲン原子、炭素数１〜２０の炭化水素基、炭素数１〜２０のハロゲン化炭化水素基、酸素含有基またはイオウ含有基を示し、
　Ｙは、炭素数１〜２０の２価の炭化水素基、炭素数１〜２０の２価のハロゲン化炭化水素基、２価のケイ素含有基、２価のゲルマニウム含有基、２価のスズ含有基、−Ｏ−、−ＣＯ−、−Ｓ−、−ＳＯ−、−ＳＯ２−、−ＮＲ３−、−Ｐ−（Ｒ３）−、−Ｐ−（Ｏ）（Ｒ３）−、−ＢＲ３−または−ＡｌＲ３−［ただし、Ｒ３は水素原子、ハロゲン原子、炭素数１〜２０の炭化水素基、炭素数１〜２０のハロゲン化炭化水素基］を示す）
（Ｄ）
（１）炭素数２〜２０のオレフィンおよび炭素数５〜２０のポリエンから選ばれる少なくとも１種のモノマーの重合体または共重合体であって、
（２）エチレン、プロピレン、ブテンまたは４−メチル−１−ペンテンから誘導される構成単位の含有率が９０モル％未満であり、
（３）ガラス転移温度（Ｔｇ）が１０℃以下であるオレフィン系エラストマーと、
（Ｅ）
　エチレン、ブテンおよび４−メチル−１−ペンテンからなる群より選ばれる１種のモノマーから誘導される構成単位を９０モル％以上の割合で含有するオレフィン重合体と
からなり、前記プロピレン共重合体（Ａ７）が５〜９５重量％の割合で含有され、前記オレフィン系エラストマー（Ｄ）が９５重量％以下の割合で含有され、前記オレフィン重合体（Ｅ）が９５重量％以下の割合で含有されることを特徴とするプロピレン重合体組成物。
【請求項１９】（Ａ７）
（１）（ｉ）（ｈ）下記式（Ｉ）で表される遷移金属化合物と、
　（ｉｉ）（ｂ）有機アルミニウムオキシ化合物、および
　　　（ｉ）前記遷移金属化合物（ｈ）と反応してイオン対を形成する化合　　　物からなる群より選ばれる少なくとも１種の化合物とを含むオレフィン重合用触媒の存在下にプロピレンと、エチレンおよび炭素数４〜２０のα−オレフィンからなる群より選ばれる少なくとも１種のα−オレフィンとを共重合することにより得られ、
（２）プロピレンから誘導される構成単位を９０モル％以上の割合で含有するプロピレン共重合体と、
  
                                             ………（Ｉ）
（式中、Ｍは周期律表第ＩＶａ、Ｖａ、ＶＩａ族の遷移金属を示し、
　Ｒ１は、炭素数２〜６の炭化水素基を示し、
　Ｒ２は、炭素数６〜１６のアリール基を示し、このアリール基は、ハロゲン原子、炭素数１〜２０の炭化水素基で置換されていてもよい、
　Ｘ１およびＸ２は、水素原子、ハロゲン原子、炭素数１〜２０の炭化水素基、炭素数１〜２０のハロゲン化炭化水素基、酸素含有基またはイオウ含有基を示し、
　Ｙは、炭素数１〜２０の２価の炭化水素基、炭素数１〜２０の２価のハロゲン化炭化水素基、２価のケイ素含有基、２価のゲルマニウム含有基、２価のスズ含有基、−Ｏ−、−ＣＯ−、−Ｓ−、−ＳＯ−、−ＳＯ２−、−ＮＲ３−、−Ｐ−（Ｒ３）−、−Ｐ−（Ｏ）（Ｒ３）−、−ＢＲ３−または−ＡｌＲ３−［ただし、Ｒ３　は水素原子、ハロゲン原子、炭素数１〜２０の炭化水素基、炭素数１〜２０のハロゲン化炭化水素基］を示す）
（Ａ６）
　プロピレンから誘導される構成単位を９０モル％以上の割合で含有する、前記プロピレン単独重合体（Ａ７）とは異なるプロピレン重合体と、
（Ｄ）
（１）炭素数２〜２０のオレフィンおよび炭素数５〜２０のポリエンから選ばれる少なくとも１種のモノマーの重合体または共重合体であって、
（２）エチレン、プロピレン、ブテンまたは４−メチル−１−ペンテンから誘導される構成単位の含有率が９０モル％未満であり、
（３）ガラス転移温度（Ｔｇ）が１０℃以下であるオレフィン系エラストマーと、
（Ｅ）　エチレン、ブテンおよび４−メチル−１−ペンテンからなる群より選ばれる１種のモノマーから誘導される構成単位を９０モル％以上の割合で含有するオレフィン重合体と
からなり、前記プロピレン共重合体（Ａ７）が５〜９５重量％の割合で含有され、前記プロピレン重合体（Ａ６）が９５重量％以下の割合で含有され、前記オレフィン系エラストマー（Ｄ）が９５重量％以下の割合で含有され、前記オレフィン重合体（Ｅ）が９５重量％以下の割合で含有され、
　２３０℃、荷重２．１６ｋｇで測定されるメルトフローレート（ＭＦＲ）が０．０１〜１０００ｇ／１０分の範囲にあり、ゲルパーミエイションクロマトグラフィー（ＧＰＣ）により求められるプロピレン成分全体の分子量分布（Ｍｗ／Ｍｎ）が４〜１５の範囲にあることを特徴とするプロピレン重合体組成物。
［４］特許異議申立理由
　特許異議申立人バーゼル・ポリオレフィン・ゲーエムベーハーは、甲第１〜１２号証を提出し、その特許異議申立理由の概略は次のとおりである。
１．本件請求項１に係る発明は甲第２号証を参酌すれば甲第１号証の先願明細書に記載された発明と同一であるから、特許法第２９条の２に該当する。
２．本件請求項１に係る発明は甲第３号証に記載された発明であるから、特許法第２９条第１項第３号に該当する。
３．本件請求項１に係る発明は甲第３号証及び甲第４号証に記載された発明に基づいて当業者が容易に発明し得るものであるから、特許法第２９条第２項に該当する。
４．本件請求項２に係る発明は甲第３号証に記載された発明であるから、特許法第２９条第１項第３号に該当する。
５．本件請求項２に係る発明は甲第３号証及び甲第４号証に記載された発明に基づいて当業者が容易に発明し得るものであるから、特許法第２９条第２項に該当する。
６．本件請求項３に係る発明は甲第５号証の先願明細書に記載された発明と同一であるから、特許法第２９条の２に該当する。
７．本件請求項３に係る発明は甲第６号証の先願明細書に記載された発明と同一であるから、特許法第２９条の２に該当する。
８．本件請求項４に係る発明は甲第７号証及び甲第８号証に記載された発明に基づいて当業者が容易に発明し得るものであるから、特許法第２９条第２項に該当する。
９．本件請求項４に係る発明は甲第３号証及び甲第４号証に記載された発明に基づいて、或いはさらにこれ等と甲第７号証に記載された発明に基づいて、当業者が容易に発明し得るものであるから、特許法第２９条第２項に該当する。
１０．本件請求項５に係る発明は甲第７号証及び甲第９号証に記載された発明に基づいて当業者が容易に発明し得るものであるから、特許法第２９条第２項に該当する。
１１．本件請求項５に係る発明は甲第１０号証の先願明細書に記載された発明と同一であるから、特許法第２９条の２に該当する。
１２．本件請求項６〜１９に係る発明は甲第１２号証（甲第１１号証がその訳文）に記載された発明に基づいて当業者が容易に発明し得るものであるから、特許法第２９条第２項に該当する。
［５］特許異議申立についての判断
〈１〉特許法第２９条の２についての判断（上記特許異議申立理由１、６、７、１１について）
１．特許異議申立理由１について
  特許異議申立人は、先願明細書に該当する甲第１号証には一部の点を除き本件請求項１に係る発明（以下、「本件発明１」という。）の要件が実質的に記載されていると主張し、その一部の点（Ｍｗ／ＭｎとＭＦＩの条件）は、甲第１号証の優先権主張の基礎とされた甲第２号証に記載されている、としている。
  そこで先ず甲第１号証（特開平６−９８２９号公報）について検討する。該公報に係る出願は、優先権主張番号：Ｐ４２１０５８１：１、優先日：１９９２年３月３１日、優先権主張国：ドイツとする優先権を主張して、平成５年（１９９３年）３月２９日に日本国に出願されたものであって、平成６年（１９９４年）１月１８日に出願公開されたものである。
  そして、該公報には次のようなことが記載されている。
（１）
「【請求項１】ａ）式Ｒａ　−ＣＨ＝ＣＨ−Ｒｂ　（式中、Ｒａ　およびＲｂ　は同一または異なっていて、そして水素またはＣ１〜Ｃ１５−アルキルであるかまたはＲａおよびＲｂはこれらと結合する原子と一緒になって環を形成する）で表される少なくとも３個の炭素原子を有するオレフィンから誘導され、１０００ないし５０，０００ｇ／モルの分子量Ｍｗ、１．８ないし４．０の分子量分散度Ｍｗ／Ｍｎ、２ないし５０ｃｍ３　／ｇの粘度指数および１２０ないし１６０℃の融点を有するポリオレフィンワックスおよび
ｂ） ａ）で記載したオレフィンから誘導され、＞１００，０００のｇ／モルの分子量Ｍｗ、１．８ないし４．０の分子量分散度Ｍｗ／Ｍｎ、＞８０ｃｍ３／ｇの粘度指数および１２０ないし１６０℃の融点を有するポリオレフィンあるいはｂ）の代わりに
ｃ） 式Ｒａ−ＣＨ＝ＣＨ−Ｒｂ（式中、ＲａおよびＲｂは同一または異なっていて、そして水素またはＣ１〜Ｃ１５−アルキルであるかまたはＲａおよびＲｂはこれらと結合する原子と一緒になって環を形成する）で表される少なくとも２種類の異なるオレフィンから誘導され、＞１００，０００のｇ／モルの分子量Ｍｗ、１．８ないし４．０の分子量分散度Ｍｗ／Ｍｎ、＞８０ｃｍ３／ｇの粘度指数および９０ないし１６０℃の融点を有するオレフィンコポリマーから本質的になるポリオレフィン成形用組成物。
【請求項２】成分ａ）がポリプロピレンワックスである請求項１記載のポリオレフィン成形用組成物。
【請求項３】成分ｂ）がポリプロピレンである請求項１または２記載のポリオレフィン成形用組成物。
【請求項４】成分ｃ）がエチレン−プロピレンコポリマーである請求項１ないし３の一つまたはそれ以上のポリオレフィン成形用組成物。
【請求項５】２０ないし９９重量％の請求項１ないし４の１つまたはそれ以上の成形用組成物および１ないし８０重量％の−２０℃以下のガラス転移温度を有するゴムから本質的になるポリオレフィン成形用組成物。
【請求項６】 安定剤、酸化防止剤、ＵＶ吸収剤、光保護剤、金属失活剤、フリーラジカル補捉剤、フィラーおよび強化剤、相溶化剤、可塑剤、滑剤、乳化剤、蛍光増白剤、燃焼防止剤、顔料、帯電防止剤および発泡剤を付加的に含んでなる請求項１ないし５の一つまたはそれ以上のポリオレフィン成形用組成物。
【請求項７】 請求項１ないし６の一つまたはそれ以上に記載のポリオレフィン成形用組成物を成形体の製造に使用する方法。
【請求項８】 請求項１ないし６の一つまたはそれ以上に記載のポリオレフィン成形用組成物から製造された成形体。」
（２）
　「【０００８】低分子量成分ａ）およびその製造方法は、例えばヨーロッパ特許出願公開第３２１ ８５２号明細書およびヨーロッパ特許出願公開第４１６５６６号明細書並びにその実施例に記載されている。成分ａ）はポリプロピレンワックスであることが好ましい。
　【０００９】ポリオレフィンｂ）およびその製造方法は公知である（例えばドイツ特許第４０ ３５８８６．０明細書（＝ヨーロッパ特許出願番号第９１ １１８ ６８１．５号明細書およびその実施例を参照のこと）。これらは、高分子量、アイソタクチックホモポリマーであり、そのうち特にポリプロピレンを記載しなければならない。
　【００１０】高分子量コポリマーｃ）およびその製造方法は、例えばヨーロッパ特許出願公開第３６５９７４号明細書、ヨーロッパ特許出願公開第３８４２６３号明細書、ドイツ特許第４０３５８８６．０号明細書および実施例に記載されている。ここで、エチレン−プロピレンコポリマーが特に好ましい。」
（３）
「【００３９】Ｂ）重合　Ｂ１）ヨーロッパ特許出願公開第３２１８５２号明細書および同第４１６５６６号明細書に記載の通りの成分ａ）の製造
実施例１
　乾燥２４ｄｍ３反応器を１２ｄｍ３の液体プロピレンおよび１００ｄｍ３（標準状態）の水素で満たした。次いで３５ｃｍ３のメチルアルミノキサン（５２ｍモルのＡｌに相当、平均オリゴマー化度ｎ＝２０）のトルエン溶液を添加し、次いでバッチを３０℃で１５分間攪拌した。
　これと並行して、３．５ｍｇ（０．０００８ｍモル）のｒａｃ−ジメチルシリルビス（１−インデニル）ジルコニウムジクロライドを１３．５ｃｍ３　のメチルアルミノキサン（２０ｍモルのＡｌ）のトルエンの溶液に溶解し、そして１５分間放置することによって予備活性化させた。
【００４０】次いで、この溶液を上記反応器に導入した。重合系を７０℃の温度に温め、そして冷却により１時間この温度で保持した。メタロセン活性は、１ｇのメタロセン×ｈ当り９４３ｋｇのＰＰであった。
【００４１】ＶＩ＝１８ｃｍ３／ｇ；Ｍｗ＝９６００ｇ／モル、Ｍｗ／Ｍｎ＝２．０；ＩＩ＝９４．９％，ｎ ｉｓｏ＝３５；ｍ．ｐ．＝１４５℃。
実施例２
　４．７ｍｇ（０．００９ｍモル）のｒａｃ−ジメチルシリルビス（２−メチル−１−インデニル）ジルコニウムジクロライドを使用した以外は実施例１の通りの方法とした。１ｇのメタロセン×ｈ当たり５４３ｋｇのＰＰのメタロセン活性に対応する２．５５ｋｇのポリエチレンが得られた。
【００４２】ＶＩ＝３２ｃｍ３／ｇ；Ｍｗ＝１２，５００ｇ／モル、Ｍｗ／Ｍｎ＝２．３；ＩＩ＝９６．５％；ｍ．ｐ．＝１４６℃。
実施例３
　水素を使用せず、そして使用したメタロセンが３０．５ｍｇ（０．０７ｍモル）のｒａｃ−イソプロピリジエンビス（インデニル）ジルコニウムジクロライドとした以外は実施例１の通りの方法とした。２．２５ｋｇのポリエチレンが得られた。メタロセン活性は、１ｇのメタロセン×ｈ当たり７３．８ｋｇのＰＰであった。
【００４３】ＶＩ＝１４．５ｃｍ３／ｇ；Ｍｗ＝１３，５００ｇ／モル、Ｍｗ／Ｍn ＝２．５；ＩＩ＝８１．５％；ｎ ｉｓｏ＝１５；ｍ．ｐ．＝１２６℃。
Ｂ２）　ヨーロッパ特許出願第９１ １１８ ６８１．５号明細書に記載の通りの成分ｂ）の製造
実施例４
　水素を使用しない以外は実施例２の通りの方法とした。１ｇのメタロセン×ｈ当り３１９ｋｇのＰＰのメタロセン活性に対応する１．５５ｋｇのポリエチレンが得られた。
【００４４】ＶＩ＝１９１ｃｍ３／ｇ；ＭＦＩ（２３０／５）＝３１ｄｇ／分；Ｍｗ＝２００，０００ｇ／モル、Ｍｗ／Ｍｎ＝２．３；ＩＩ＝９５．６％；ｎ ｉｓｏ＝４０；ｍ．ｐ．＝１４５℃。
Ｂ３） ヨーロッパ特許出願第９１１１８６８１．５号明細書に記載の通りの成分ｃ）の製造
実施例５
　乾燥２４ｄｍ３反応器を窒素でフラッシュし、そして２．４ｍ３（標準状態）の水素および１２ｄｍ３の液体プロピレンで満たした。次いで３５ｃｍ３のメチルアルミノキサン（５２ｍモルのＡｌに相当、平均オリゴマー化度ｎ＝１７）のトルエン溶液を添加した。これと並行して、８．５ｍｇ（０．００２ｍモル）のｒａｃ−ジメチルシリルビス（２−メチル−１−インデニル）ジルコニウムジクロライドを１３．５ｃｍ３のメチルアルミノキサン（２０ｍモルのＡｌ）のトルエンの溶液に溶解し、そして５分間放置することによって予備活性化させた。次いで、この溶液を上記反応器に導入した。重合反応を５０ｇのエチレンを連続的に添加しながら１時間５５℃で行った。メタロセン活性は、１ｇのメタロセン×ｈ当り１３４ｋｇのＣ２／Ｃ３コポリマーであった。このコポリマーのエチレン含有量は、４．３％であった。
【００４５】ＶＩ＝２８９ｃｍ３／ｇ；Ｍｗ＝４０２，０００ｇ／モル、Ｍｗ／Ｍｎ＝２．０；ＭＦＩ（２３０／５）＝７ｄｇ／分；エチレンは実質的に単離された形態で導入された（１３Ｃ?ＮＭＲ、平均ブロック長Ｃ２＜１．２）。
【００４６】実施例６
　乾燥１５０ｄｍ３反応器を窒素でフラッシュし、そして２０℃で芳香族成分を除去した沸点範囲１００〜１２０℃でカットした８０ｄｍ３のベンジンで満たした。次いで、ガス室を２バールのプロピレンを射出し、圧力を放出させ、この操作を４回行うことによって窒素をなくすようにフラッシュした。５０リットルの液体プロピレンを導入し、６４ｃｍ３のメチルアルミノキサン（１００ｍモルのＡｌに相当）のトルエン溶液を添加し、そして反応器内容物を３０℃に加熱した。０．３％の水素含有率を、水素の配量添加により反応器のガス室内で確立し、そして補充することによって全重合時間の間その後保持した（ガスクロマトグラフィーによりオン−ラインを監視）。
【００４７】２４．３ｍｇのｒａｃ−ジメチルシリルビス（２−メチル−１−インデニル）ジルコニウムジクロライド（０．０５ｍモル）を３２ｃｍ３のメチルアルミノキサン（５０ｍモルのＡｌに相当）のトルエン溶液に溶解し、そして１５分後、この溶液を反応器に導入した。重合を第１段階において５０℃で１０時間行った。
【００４８】第２段階において、先ず１ｋｇのエチレンを速やかに添加し、そして更に２ｋｇのエチレンを４時間かけて連続的に計量添加した。２１．５ｋｇのブロックコポリマーが得られた。
【００４９】ＶＩ＝３２６ｃｍ３／ｇ；Ｍｗ＝４０７，０００ｇ／モル、Ｍｗ／Ｍｎ＝３．１；ＭＦＩ（２３０／５）＝４．９ｄｇ／分。このブロックコポリマーは１２．５％のエチレンを含有しており、そして分別によりコポリマー中２４％のエチレン−プロピレンゴム（ＥＰＲ）の含有量が得られた。」
（４）
「【００５０】実施例１〜６は、成分ａ）、ｂ）およびｃ）をいかにして製造できるかを示している。あつらえられた成分（分子量、タクチック性、コモノマー成分およびコモノマー導入）は、触媒および水素または重合条件を変化させることによって従来技術に従って製造することができる。」
（５）
「【００５１】Ｃ） 本発明による成形用組成物：
実施例７
　５０重量％の高分子量アイソタクチックポリプロピレンおよび５０重量％のポリプロピレンワックスからなる成形用組成物を押出成形により製造した。各成分は、下記の基本的特性データを有していた。
高分子量成分：ＶＩ＝３７０ｃｍ３／ｇ；ＭＦＩ（２３０／５）＝２．０ｄｇ／分；Ｍｗ＝４６７，０００ｇ／モル；融点 １５５℃；ＩＩ＝９８．０％，ｎ ｉｓｏ＝８０；引張弾性率（ＤＩＮ ５３　４５７−Ｚによる）＝１５５０Ｎ／ｍｍ２；用球硬度＝７４Ｎ／ｍｍ２（ＤＩＮ ５３　４５３による，射出成形シート）；アイゾット衝撃強度（ＩＳＯ １８０／１Ｃ）２３℃で１４０ｍＪ／ｍｍ２および−３０℃で１８ｍＪ／ｍｍ２　。
ポリプロピレンワックス
ＶＩ＝１８ｃｍ３／ｇ；ＭＦＩ（２３０／５）＝測定不能；Ｍｗ＝９６００ｇ／モル、Ｍｗ／Ｍｎ＝２．０；融点 １４５℃；ＩＩ＝９４．９％，ｎ ｉｓｏ＝３５。
【００５２】各々、１０ｋｇのポリマー成分を混合し、そしてこの混合物を２０ｇのペンタエリスリチルテトラキス〔３−（３，５−ジ−ｔ−ブチル−４−ヒドロキシフェニル）プロピオネート〕により押出成形条件下に化学的減成に対して安定化させた。
【００５３】押出機（Ｗｅｒｎｅｒ＋Ｐｆｌｅｉｄｅｒｅｒ　ＺＳＫ　２８
二軸押出機）の５箇所の加熱帯域を各々１４０℃（供給部）、１９０℃、２５０℃、２５０℃および２４０℃（ダイトップ部）に調整した。この押出スクリューを２６０ｒｐｍで操作した。押出機中の混合物の物質温度は、２２０℃とした。この方法で製造された成形用組成物に対して以下のデータが測定された。」
（６）
「【００６２】比較例２
　低分子量成分がポリプロピレンワックスでなく、その代わりに以下の基本的データを有している低分子量ＰＰとした以外は実施例７および比較例１の通りの操作とする。
【００６３】ＶＩ＝１１１ｃｍ３／ｇ；ＭＦＩ（２３０／５）＝９３ｄｇ／分；Ｍw ＝１０８，５００ｇ／モル、Ｍｗ／Ｍｎ＝２．１；融点 １４６℃；ＩＩ＝９５．０％，ｎ ｉｓｏ＝３４。
【００６４】押出機中の温度は、１５５℃（供給部）、２１５℃、２４０℃、２４０℃および２５０℃（ダイトップ部）とし、押出スクリューは１９０ｒｐｍで操作し、そして材料温度は、２５０℃とした。この方法で製造された成形用組成物に対して以下のデータが測定された。
【００６５】ＶＩ＝２０６ｃｍ３／ｇ；ＭＦＩ（２３０／５）＝３２ｄｇ／分；Ｍｗ＝２４８，０００ｇ／モル；Ｍｗ／Ｍｎ＝３．４；融点 １５１℃；Ｈｍｅｌｔ＝９７ｊ／ｇ；引張弾性率＝１４３２Ｎ／ｍｍ２；用球硬度値＝８４および７５Ｎ／ｍｍ２　；アイゾット衝撃強度６９ｍＪ／ｍｍ２（２３℃）および１２ｍＪ／ｍｍ２（−３０℃）。」
　特許異議申立人は、甲第１号証の実施例７及び比較例２には本件発明１と実質的に同じ組成物が記載されていると主張するので以下検討する。
　該甲第１号証の実施例７には高分子量成分とポリプロピレンワックスから成る組成物が記載され、（イ）該高分子量成分は本件発明１の（Ａ１）に対応し、また、（ロ）該ポリプロピレンワックスは本件発明１の（Ａ２）成分に対応するものと考えられるので、それぞれについて同一か否かを検討する。
  （イ）の点
  該高分子量成分がどのような触媒を使用して製造したのかについては、甲第１号証の実施例７には何の記載もないこと（（５）参照）、甲第１号証の発明のｂ）又はｃ）成分〔本件発明１の低ＭＦＲ成分である（Ａ１）に対応する。〕では、その製造触媒については必須の要件として規定されていないこと〔特許請求の範囲の記載（１）参照〕、ｂ）又はｃ）成分の製造方法についての一般的な記載〔（２）参照〕では従来技術の特許公報を挙げているが、そこでは「例えば」というようにあくまでも例示でありそれに限られないこと、実施例において組成物の製造に供した成分は実施例１〜６に示す方法で製造されるが、その製造触媒や重合条件を変化させることができること〔段落【００５０】（４）参照〕、そして、組成物ｂ）又はｃ）成分の具体的製造例である実施例４〜６〔（３）参照〕には原料モノマーや得られた重合体のＶＩ、Ｍｗ、Ｍｗ／Ｍｎ、ＭＦＩなどの数値が実施例７の高分子量成分のそれと同じものが記載されていないこと、等の甲第１号証の記載を総合判断すると、実施例７の高分子量成分がいわゆるメタロセン触媒〔本件発明１の（ａ）シクロペンタジエニル骨格を有する配位子を含む周期律表ＩＶ　Ｂ族の遷移金属化合物〕を使用したものであると断定することはできない。
  （ロ）の点
　甲第１号証の実施例７のポリプロピレンワックス〔本件発明１の高ＭＦＲ成分である（Ａ２）に対応する。〕についてはＭＦＩは測定不能と記載されており、その測定条件である荷重をも変更（５ｋｇ→２．１６ｋｇ）したとき、果たしてそれがどのような数値となるのかは不明であるから、これをもって、本件発明１の「（２）２３０℃、荷重２．１６ｋｇで測定されるメルトフローレート（ＭＦＲ）が３０〜１０００ｇ／１０分の範囲にある」の要件を満足するものであると認めることはできないし、（Ａ２）／（Ａ１）のＭＦＲ比が３０以上であるという本件発明１の要件も満足するとは言えない。
  甲第１号証の比較例２には「低分子量成分がポリプロピレンワックスでなく、その代わりに以下の基本的データを有している低分子量ＰＰとした以外は実施例７及び比較例１の通りの操作とする。」と記載され、実施例７の高分子量成分と比較例２の低分子量ＰＰから成る組成物が記載され、（イ）該高分子量成分は本件発明１の（Ａ１）に対応し、また、（ハ）該低分子量ＰＰは本件発明１の（Ａ２）成分に対応するものと考えられるので、それぞれについて同一か否か検討する。
  （イ）の点については上に述べたように、実施例７の高分子量成分はいわゆるメタロセン触媒を使用したものであると断定することはできない。
  また、（ハ）の点については、どのような触媒を使用して製造したのかということについては甲第１号証の比較例２には何の記載もないこと〔（６）参照〕、甲第１号証の発明のａ）成分〔本件発明１の高いＭＦＲ成分である（Ａ２）に対応する。〕ではその製造触媒については必須の要件として規定されていないこと〔特許請求の範囲の記載（１）参照〕、ａ）成分の製造方法についての一般的な記載〔（２）参照〕では従来技術の特許公報を挙げているがそこでは「例えば」というようにあくまでも例示でありそれに限られないこと、実施例において組成物の製造に供した成分は実施例１〜６に示す方法で製造されるがその製造触媒や重合条件を変化させることができること〔段落【００５０】（４）〕、そして、組成物ａ）成分の具体的製造例である実施例１〜３（（５）参照）には原料モノマーや得られた重合体のＶＩ、Ｍｗ、Ｍｗ／Ｍｎ、ＭＦＩなどの数値が比較例２の低分子量ＰＰのそれと同じものが記載されていないこと、等の甲第１号証の記載を総合判断すると、実施例７の低分子量ＰＰ成分がいわゆるメタロセン触媒〔本件発明１の（ａ）シクロペンタジエニル骨格を有する配位子を含む周期律表ＩＶ　Ｂ族の遷移金属化合物〕を使用したものであると断定することはできない。
　特許異議申立人は、甲第２号証（欧州特許出願公開第５６３８１８号公報、優先権主張１９９２年３月３１日、ドイツ、ＤＥ４２１０５８１、出願１９９３年３月２６日、発行日１９９３年１０月６日）を提出し、該出願は甲第１号証の優先権主張の基礎となった出願であると主張し、甲第２号証の５頁４３行〜５６行（実施例７）には甲第１号証の実施例７に記載されていた事項に加えて高分子量成分のＭｗ／Ｍｎが２．３であることが記載され、また、甲第２号証の７頁４７行〜５２行（比較例２）には甲第１号証の比較例２に記載されていた事項に加えて低分子量ＰＰのＭＦＩの測定条件が２．１６（ｋｇと思われる。）であることが記載されており、このような甲第２号証の記載をも参酌すると、本件発明１は甲第１号証に記載された発明と同一であると主張する。
  しかし、甲第２号証に記載されたＭｗ／Ｍｎの値やＭＦＩの測定条件を考慮したとしても、上述のように、それ以外の点で本件発明１は甲第１号証に記載された発明と同一ではないから、いずれにしろ本件発明１は甲第１号証に記載された発明と同一ではない。
　以上のとおりであるから、本件発明１は、先願明細書に該当する甲第１号証に記載された発明と同一であると認めることはできない。
２．特許異議申立理由６について
  特許異議申立人は、先願明細書に該当する甲第５号証の（Ｂ）−１成分は本件請求項３に係る発明（以下、「本件発明３」という）の（Ａ３）成分に該当し、甲第５号証の（Ａ）−１及び（Ａ）−２成分は本件発明３の（Ａ２）成分に該当し、甲第５号証の表１には（Ａ）−１又は（Ａ）−２と（Ｂ）−１の組成物が記載されているから、両者の発明は同一である、と主張する。
  甲第５号証（特開平５−１１２６８２号公報）は本件優先権主張日前の平成３年（１９９１年）１０月２１日に出願されたものであって、本件出願後の平成５年５月７日に出願公開されたものであり、そこには次のようなことが記載されている。
（１）
「【特許請求の範囲】
【請求項１】 下記のプロピレン重合体（Ａ）を１〜７０重量％、およびプロピレン系ランダム共重合体（Ｂ）を９９〜３０重量％を含有するポリプロピレン組成物。
プロピレン重合体（Ａ）：以下の（ａ）〜（ｃ）の特徴を有するプロピレン重合体。
（ａ）プロピレン単独重合体、あるいは０．５モル％未満のエチレンまたは炭素数４〜２０のα−オレフィンを含有するプロピレン重合体であること、（ｂ）分子量分布（Ｍｗ／Ｍｎ）が３以下の範囲であること、
（ｃ） 平均溶出温度（Ｔ５０）が４０〜１００℃の範囲にあり、溶出分散度（σ値）が１０以下であること。
プロピレン系ランダム共重合体（Ｂ）：プロピレン、およびエチレン及び／又は炭素数４〜２０のα−オレフィンからなり、以下の（ｄ）〜（ｅ）の特徴を有するプロピレン系ランダム共重合体。
（ｄ）プロピレンから得られる構造単位が９０〜９９．５モル％、エチレン及び／又は炭素数４〜２０のα−オレフィンから得られる構造単位が０.５〜１０モル％存在すること、
（ｅ）分子量分布（Ｍｗ／Ｍｎ）が３.５〜１０の範囲であること。」
（２）
「【００４７】＜プロピレン系ランダム共重合体（Ｂ）の製造＞
　本重合体は一般に公知のチタン化合物と有機アルミニウムからなるチーグラー型触媒を用いて重合可能である。その非限定的な例としては、丸紅ソルベー社製のＴiＣｌ３組成物とジエチルアルミニウムクロリドとからなる触媒、あるいは、チタン、マグネシウム、ハロゲンを必須で含有する高活性触媒成分とトリエチルアルミニウム、および必要に応じて使用する電子供与性化合物からなる触媒を挙げることができる。」
（３）
「【００５５】プロピレン重合体（Ａ）−１の製造
　内容積１５リットルの撹拌式オートクレーブ内をプロピレンで充分置換した後、充分に脱水および脱酸素したｎ−ヘプタン５リットル導入し、成分（Ｄ）としてメチルアルモキサンをアルモ原子換算で１００ミリモル、
成分（Ｃ）−１のイソプロピリデン（シクロペンタジエニル）（フルオレニル）ジルコニウムジクロリド１００ミリモル導入した後、プロピレンを導入し、２０℃で１５分間重合した。さらにプロピレンを導入してオートクレーブ内圧が７ｋｇ／ｃｍ２Ｇにおいて４０℃で２時間重合した。反応終了後ブタノール５００ｍｌ加え、５０℃で１時間脱触した後、スチームストリッピング槽に３０分かけて少しずつ圧送し、溶媒を蒸発させた後、ポリマーを分離回収し、乾燥した結果４３０ｇのプロピレン重合体（Ａ）−１を得た。ＧＰＣの測定の結果数平均分子量は６４，０００、Ｍｗ／Ｍｎ＝２.２１、ＭＦＲは７.９３、ＤＳＣの測定の結果１４１．０℃及び１３５．７℃に２山のピークが得られた。ＴＲＥＦの測定の結果、平均溶出温度は８１℃溶出分散度は３．５であった。」
（４）
「【００５６】プロピレン重合体（Ａ）−２の製造
　重合温度を５０℃とする以外は全て上記のプロピレン重合体（Ａ）−１の製造と同一条件で実施した。その結果４９０ｇのプロピレン重合体（Ａ）−２を得た。該重合体の数平均分子量は５１，０００、Ｍｗ／Ｍｎ＝２．１０、ＭＦＲ＝１３．５g／１０分、融点は１３４.２℃および１２７.０℃に２山ピークが得られた。ＴＲＥＦの測定の結果、平均溶出温度（Ｔ５０）は６３℃、溶出分散度は４．７であった。」
（５）
「【００５８】プロピレン系ランダム共重合体（Ｂ）の製造　
　共重合体（Ｂ）−１としてエチレン含量２．５重量％のプロピレンランダム共重合体を用いた。ＭＦＲは９．２、分子量分布（Ｍｗ／Ｍｎ）は６.５０であった。融点は１４７.７℃、平均溶出温度（Ｔ５０）は９５℃、溶出分散度は７．２であった。」
　次に、本件発明３と甲第５号証に記載された発明とが同一か否か検討する。
  甲第５号証のプロピレン系ランダム共重合体（Ｂ）は、段落【００４７】によれば公知のチタン化合物と有機アルミニウムからなるチーグラー触媒を使用して製造可能であり〔（２）参照〕、（Ｂ）−１のＭＦＲは９．２、分子量分布（Ｍｗ／Ｍｎ）は６．５０とのことである〔（５）参照〕。
  また、甲第５号証のプロピレン重合体（Ａ）−１及び（Ａ）−２は、いずれも（Ｃ）−１のイソプロピリデン（シクロペンタジエニル）（フルオレニル）ジルコニウムジクロリド（これはシクロペンタジエニル骨格を有する配位子を含む周期律表第ＩＶＢ族の遷移金属化合物である。）を触媒として重合したものであり〔（３）（４）参照〕、（Ａ）−１のＭＦＲは７．９３で、Ｍｗ／Ｍｎは２．２１であり、（Ａ）−２のＭＦＲは１３．５で、Ｍｗ／Ｍｎは２．１０である。
  ここで、本件発明３は訂正の結果、「前記プロピレン重合体（Ａ２）のＭＦＲと、前記プロピレン（Ａ３）のＭＦＲとの比（（Ａ２）／（Ａ３））が３０以上であること」の要件が付加されている。
  そこで、先ず、甲第５号証に記載された発明がこの要件を満足するか否か検討する。
　製造触媒に着目すると、特許異議申立人の言うように、甲第５号証の（Ｂ）−１は本件発明３の（Ａ３）に対応し、甲第５号証の（Ａ）−１と（Ａ）−２は本件発明３の（Ａ２）に対応するので、甲第５号証の（Ａ）成分と（Ｂ）成分とのＭＦＲの比をとってみると、ＭＦＲ（Ａ）−１／ＭＦＲ（Ｂ）−１＝７．９３／９．２＝０．８６、、ＭＦＲ（Ａ）−２／ＭＦＲ（Ｂ）−１＝１３．５／９．２＝１．４７、となる。なお、甲第５号証においてはＭＦＲの測定条件（温度や荷重）が記載されていないが、これは一般的に採用される同一の条件下で行ったものと推定されるので、ＭＦＲの比としては本件発明３のＭＦＲの比との比較が、適当でないとは言えない。そして、甲第５号証から導き出される０．８６や１．４７という数値は本件発明３の３０以上と言う数値に比べて格段に低い数値であるから、両者の発明がＭＦＲの比の点で明らかに異なり、同一であるとは言えない。
  してみれば、甲第５号証に記載された発明と本件発明３とが同一であるとは言えない。
３．特許異議申立理由７について
  特許異議申立人は、先願明細書に該当する甲第６号証の（Ｂ）−１成分は本件請求項３に係る発明（以下、「本件発明３」という）の（Ａ３）成分に該当し、甲第６号証の（Ａ）−１成分は本件発明３の（Ａ２）成分に該当し、甲第６号証の表１には（Ａ）−１と（Ｂ）−１の組成物が記載されているから、両者の発明は同一である、と主張する。
  甲第６号証（特開平５−１１２６８２号公報）は本件優先権主張日前の平成３年（１９９１年）１０月２１日に出願されたものであって、本件出願後の平成５年５月７日に出願公開されたものであり、そこには次のことが記載されている。
（１）
「【特許請求の範囲】【請求項１】 下記のプロピレン系ランダム共重合体（Ａ）を１〜７０重量％、およびプロピレン系ランダム共重合体（Ｂ）を３０〜９９重量％を含有してなる共重合体組成物。
プロピレン系ランダム共重合体（Ａ）：プロピレン、およびエチレン及び／又は炭素数４〜２０のα−オレフィンからなり、以下の（ａ）〜（ｃ）の特徴を有するプロピレン系ランダム共重合体。
（ａ）プロピレンから得られる構造単位が９０〜９９.５モル％、エチレン及び／又は炭素数４〜２０のα−オレフィンから得られる構造単位が０.５〜１０モル％存在すること、
（ｂ）分子量分布（Ｍｗ／Ｍｎ）が３以下の範囲であること、
（ｃ）平均溶出温度（Ｔ５０）が４０〜９０℃の範囲にあり、溶出分散度σ値が１０以下であること。
プロピレン系ランダム共重合体（Ｂ）：プロピレン、およびエチレン及び／又は炭素数４〜２０のα−オレフィンからなり、以下の（ｄ）〜（ｅ）の特徴を有するプロピレン系ランダム共重合体。
（ｄ）プロピレンから得られる構造単位が９０〜９９.５モル％、エチレン及び／又は炭素数４〜２０のα−オレフィンから得られる構造単位が０.５〜１０モル％存在すること、
（ｅ）分子量分布（Ｍｗ／Ｍｎ）が３.５〜１０の範囲であること。」
（２）
「【００４２】＜プロピレン系ランダム共重合体（Ｂ）の製造＞
　本重合体は一般に公知のチタン化合物と有機アルミニウムからなるチーグラー型触媒を用いて重合可能である。その非限定的な例としては、丸紅ソルベー社製のＴiＣｌ３組成物とジエチルアルミニウムクロリドとからなる触媒、あるいは、チタン、マグネシウム、ハロゲンを必須で含有する高活性触媒成分とトリエチルアルミニウム、および必要に応じて使用する電子供与性化合物からなる触媒を挙げることができる。」
（３）
「【００４５】
【実施例】
実験例
　プロピレン系ランダム共重合体（Ａ）の製造：
［触媒成分（Ｃ）の製造］ジメチルシリルビス（テトラヒドロインデニル）ジルコニウムジクロリドを、…………………………………………………………目的のジメチルシリルビス（テトラヒドロインデニル）ジルコニウムジクロリド１．２６ｇを得た。」
（４）
「【００４８】［共重合体（Ａ）−１の製造］
　撹拌および温度制御装置のついた内容積１５ｌのステンレス鋼製オートクレーブに充分脱水および脱酸素したｎ−ヘプタンを５ｌ、上記で得た成分（Ｃ）を４.６ｍｇ、メチルイソブチルアルモキサンをアルミニウム原子換算で３０ｍｍｏｌ用い、４０℃重合条件下プロピレンを３６０ｇ／時間、エチレンを７．４ｇ／時間の速度で４時間フィードした。…………………
……………、ポリマーを分離回収し、乾燥した結果、１．１０ｋｇの共重合体（Ａ）−１を得た。このポリマー中には２.５重量％のエチレンが含有されていた。ＧＰＣの測定結果数平均分子量は２３,０００、Ｍｗ／Ｍｎ＝２.００であった。ＤＳＣの測定の結果、融点は１２８.６℃であった。ＴＲＥＦの測定の結果平均溶出温度は７４℃、溶出分散度は３.５であった。」
（５）
「【００５１】プロピレン系ランダム共重合体（Ｂ）の製造
　共重合体（Ｂ）−１として、エチレン含量２.５重量％のプロピレンエチレンランダム共重合体を用いた。このもののＭＦＲは９．２、分子量分布（Ｍｗ／Ｍｎ）は６．５０であった。融点は１４７．７℃、平均溶出温度（Ｔ５０）は９５℃、溶出分散度は７．２であった。」
　次に、本件発明３と甲第６号証に記載された発明とが同一か否か検討する。
  甲第６号証のプロピレン系ランダム共重合体（Ｂ）は、段落【００４２】によれば公知のチタン化合物と有機アルミニウムからなるチーグラー触媒を使用して重合可能であり〔（２）参照〕、（Ｂ）−１のＭＦＲは９．２、分子量分布（Ｍｗ／Ｍｎ）は６．５０とのことである〔（５）参照〕。
  また、甲第６号証のプロピレン重合体（Ａ）−１は、（Ｃ）のジメチルシリルビス（テトラヒドロインデニル）ジルコニウムジクロリド（これはシクロペンタジエニル骨格を有する配位子を含む周期律表第ＩＶＢ族の遷移金属化合物である。）を触媒として重合したものであり〔（３）（４）参照〕、（Ａ）−１のＭｗ／Ｍｎは２．２１である（ＭＦＲについての記載はない。）。
  これに対し、本件発明３は訂正の結果、「前記プロピレン重合体（Ａ２）のＭＦＲと、前記プロピレン（Ａ３）のＭＦＲとの比（（Ａ２）／（Ａ３））が３０以上であること」の要件が付加された。
  そこで、先ず、甲第６号証に記載された発明がこの要件を満足するか否か検討する。
　製造触媒に着目すると、特許異議申立人の言うように、甲第６号証の（Ｂ）−１は本件発明３の（Ａ３）に対応し、甲第６号証の（Ａ）−１は本件発明３の（Ａ２）に対応するので、甲第６号証の（Ａ）成分と（Ｂ）成分とのＭＦＲの比をみると、（Ａ）−１についてはＭＦＲについての記載がないのであるから、本件発明３の（Ａ２）についての要件である「２３０℃、荷重２．１６ｋｇで測定されるメルトフローレート（ＭＦＲ）が３０〜１０００ｇ／１０分の範囲にあり」の要件を満たすか否か明らかでないばかりでなく、「前記プロピレン重合体（Ａ２）のＭＦＲと、前記プロピレン（Ａ３）のＭＦＲとの比（（Ａ２）／（Ａ３））が３０以上であること」の要件を満足するか否かも不明である。
  してみれば、甲第６号証に記載された発明と本件発明３が同一であるとは言えない。
４．申立理由１１について
  特許異議申立人は、訂正前の本件請求項５に係る発明が甲第１０号証の先願明細書に記載された発明と同一であるから、特許法第２９条の２に該当すると主張する。
　しかし、訂正により請求項５は削除されたので、この特許異議申立理由はその根拠を失った。なお、甲第１０号証は欧州特許出願の公開公報であり、特許法第２９条の２の規定に基づく異議申立の証拠としては採用できない。
〈２〉特許法第２９条第１項第３号及び第２項について
１．特許異議申立理由２及び３について
  特許異議申立人は、甲第３号証（特開平５−１４０２２７号公報）及び甲第４号証（特開平４−２６８３０７号公報）を提出し、本件請求項１に係る発明（以下、「本件発明１」という）は、甲第３号証刊行物に記載された発明であり特許法第２９条第１項第３号に該当する（特許異議申立理由２）と主張すると共に、甲第３号証及び甲第４号証の両刊行物に記載された発明に基づいて当業者が容易に発明し得るものであり特許法第２９条第２項に該当する（特許異議申立理由３）と主張する。
  その主張の内容についてさらに述べれば、甲第３号証には２種類以上のメタロセン触媒を用いて２つ以上のモードのある分子量分布を有するポリプロピレンを製造する方法が記載されているところ（具体的には実施例２０）、その各々のメタロセン触媒を単独で使用してポリプロピレンンを重合した実施例が甲第４号証に記載されており（実施例２、２８及び２９）、その各々の物性（Ｍｗ／ＭｎやＭＦＲ）は本件発明１の（Ａ１）や（Ａ２）のものと一致するから、本件発明１は甲第３号証に記載された発明と同一であり、また甲第３号証及び甲第４号証に記載された発明に基づいて容易に発明し得る、というものである。
  しかし、甲第３号証の特開平５−１４０２２７号公報は本件の優先権主張日である平成５年（１９９３年）１月１１日以降である平成５年（１９９３年）６月８日に公開されたものであるから、特許法第２９条第１項第３号で言う刊行物に該当するものではない。
  してみれば、特許異議申立理由２はそもそも成り立たない。
  また、甲第４号証の特開平４−２６８３０７号公報は本件の優先権主張日である平成５年（１９９３年）１月１１日以前の平成４年（１９９２年）９月２４日に公開されたものではある。
  甲第４号証には、次のような記載がされている。
（１）
「【００９１】実施例２
　実施例１を繰り返すが、１０．１ｍｇ（０．０２３ｍｍｏｌ）のメタロセンを使用しそして重合を５０℃で実施する。………【００９３】……Ｍｗ／Ｍｎ＝２．２、…ＭＦＩ（２３０／５）＝２１０ｇ／１０分……」
（２）
「【０１６９】実施例２８
　実施例１を繰り返すが、５．２ｍｇ（０．００９ｍｍｏｌ）のｒａｃ−ジフェニルシリル（２−メチル−１−インデニル）２　−ジルコニウム−ジクロライドをメタロセンとして用いる。………【０１７１】……Ｍｗ／Ｍｎ＝２．２、ＭＦＩ（２３０／５）＝７．１ｇ／１０分……」
（３）
「【０１７２】実施例２９
　実施例２８を１２．６ｍｇ（０．０２ｍｍｏｌ）のメタロセンを用いて繰り返すが、重合温度は４０℃である。
………【０１７４】……Ｍｗ／Ｍｎ＝２．４、ＭＦＩ（２３０／５）＝０．１ｇ／１０分……」
　以上から、甲第４号証に記載された発明は、式（Ｉ）のメタロセンと式（ＩＩ）のアルミノキサンよりなる触媒の存在下にオレフィンを重合する方法に係るものであるところ（特許請求の範囲）、その実施例２、２８及び２９にはアルミノキサンと（１種類の）メタロセンとを触媒として使用したポリプロピレンの製造方法が記載されている。
　しかし、甲第４号証には２種類のポリプロピレンを用いて組成物とすることは何も記載されていないのであるから、甲第４号証の記載だけから、当業者が本件発明を容易に想到し得るとは言えない。
　してみれば、特許異議申立理由３も成り立たない。
２．特許異議申立理由４及び５について
  特許異議申立人は、甲第３号証（特開平５−１４０２２７号公報）及び甲第４号証（特開平４−２６８３０７号公報）を提出し、本件請求項２に係る発明（以下発明２と略すことあり）は、甲第３号証刊行物に記載された発明であり特許法第２９条第１項第３号に該当する（特許異議申立理由４）と主張すると共に、甲第３号証及び甲第４号証の両刊行物に記載された発明に基づいて当業者が容易に発明し得るものであり特許法第２９条第２項に該当する（特許異議申立理由５）、と主張する。
  その主張の内容についてさらに述べれば、甲第３号証には２種類以上のメタロセン触媒を用いて２つ以上のモードのある分子量分布を有するポリプロピレンを製造する方法が記載されているところ（具体的には実施例２２）、その各々のメタロセン触媒を単独で使用してポリプロピレンンを重合した実施例が甲第４号証に記載されており、その各々の物性（Ｍｗ／ＭｎやＭＦＲ）は本件発明２の（Ａ１）や（Ａ２）のものと一致し、さらに重合の後段でエチレンを添加する実施例２２では本件発明２の（Ｂ）成分に相当するエチレン−プロピレン共重合体も生成しているから、本件発明２は甲第３号証に記載された発明であり、また甲第３号証及び甲第４号証に記載された発明に基づいて容易に発明し得る、というものである。
  しかし、甲第３号証の特開平５−１４０２２７号公報は本件の優先権主張日である平成５年（１９９３年）１月１１日以降である平成５年（１９９３年）６月８日に公開されたものであるから、特許法第２９条第１項第３号で言う刊行物に該当するものではない。
  してみれば、特許異議申立理由４はそもそも成り立たない。
  また、甲第４号証の特開平４−２６８３０７号公報は本件の優先権主張日である平成５年（１９９３年）１月１１日以前の平成４年（１９９２年）９月２４日に公開・頒布されたものではある。
　そして、甲第４号証に記載された発明は、式（Ｉ）のメタロセンと式（ＩＩ）のアルミノキサンよりなる触媒の存在下にオレフィンを重合する方法に係るものであるところ（特許請求の範囲）、その実施例２、２８及び２９にはアルミノキサンと（１種類の）メタロセンとを触媒として使用したポリプロピレンの製造方法が記載されている。
　しかし、甲第４号証には２種類のポリプロピレンを用いて組成物とすることは何も記載されていないのであるから、甲第４号証の記載だけから、当業者が本件発明２を容易に想到し得るとは言えない。
　してみれば、特許異議申立理由５も成り立たない。
３．特許異議申立理由８について
  特許異議申立人は、甲第７号証（特開平７−１４９９７４号公報）及び甲第８号証（特開平６−２０６９２１号公報）を提出し、本件請求項４に係る発明（以下、「本件発明４」という）は、甲第７号証及び甲第８号証の両刊行物に記載された発明に基づいて当業者が容易に発明し得るものであり特許法第２９条第２項に該当する、と主張する。
  しかし、甲第７号証の特開平７−１４９９７４号公報は本件の優先権主張日である平成５年（１９９３年）１月１１日以降である平成７年（１９９５年）６月１３日に公開されたものであるから、特許法第２９条第１項第３号で言う刊行物に該当するものではない。
　また、甲第８号証の特開平６−２０６９２１号公報も本件の優先権主張日である平成５年（１９９３年）１月１１日以降である平成６年（１９９４年）７月２６日に公開されたものであるから、特許法第２９条第１項第３号で言う刊行物に該当するものではない。
  してみれば、特許異議申立理由２はそもそも成り立たない。
４．特許異議申立理由９について
  特許異議申立人は、本件発明２は甲第３号証及び甲第４号証に記載された発明に基づいて当業者が容易に発明し得るものであるところ、本件発明４は本件発明２のメタロセン触媒を使用して製造した（Ａ１）をチーグラー触媒を使用して製造した（Ａ３）に変えたものに相当し、触媒を置き換えることは容易になし得ることであるから、本件発明４は甲第３号証及び甲第４号証に記載された発明に基づいて当業者が容易に発明し得るものである、と主張すると共に、甲第７号証にはＭＦＲの異なる２種以上のプロピレン重合体のブレンドが記載されているのであるから、高ＭＦＲ重合体をメタロセン触媒で、低ＭＦＲ重合体をチーグラー触媒で重合することは、当業者が容易に想到し得るものであり、本件発明４は甲第３、４及び７号証に記載された発明に基づいて当業者が容易に発明し得るものである、と主張する。
  しかし、甲第３号証の特開平５−１４０２２７号公報は本件の優先権主張日である平成５年（１９９３年）１月１１日以降である平成５年（１９９３年）６月８日に公開されたものであるから、特許法第２９条第１項第３号で言う刊行物に該当するものではない。
  甲第７号証の特開平７−１４９９７４号公報も本件の優先権主張日である平成５年（１９９３年）１月１１日以降である平成７年（１９９５年）６月１３日に公開されたものであるから、特許法第２９条第１項第３号で言う刊行物に該当するものではない。
  甲第４号証の特開平４−２６８３０７号公報は本件の優先権主張日である平成５年（１９９３年）１月１１日以前の平成４年（１９９２年）９月２４日に公開されたものではある。
　そして、甲第４号証に記載された発明は、式（Ｉ）のメタロセンと式（ＩＩ）のアルミノキサンよりなる触媒の存在下にオレフィンを重合する方法に係るものであるところ（特許請求の範囲）、その実施例２、２８及び２９にはアルミノキサンと（１種類の）メタロセンとを触媒として使用したポリプロピレンの製造方法が記載されている。
　しかし、甲第４号証には２種類のポリプロピレンを用いて組成物とすることは何も記載されていないのであるから、甲第４号証の記載だけから、当業者が本件発明４を容易に想到し得るものとはいえない。
５．特許異議申立理由１０について
  特許異議申立人は本件請求項５に係る発明は、甲第７号証及び甲第９号証に記載された発明に基づいて当業者が容易に発明しえるものである、と主張する。
  しかし、訂正により請求項５は削除されたので、この特許異議申立理由はその根拠を失った。
　さらに付言すれば、甲第７号証の特開平７−１４９９７４号公報は本件の優先権主張日である平成５年（１９９３年）１月１１日以降である平成７年（１９９５年）６月１３日に公開されたものであるから、特許法第２９条第１項第３号で言う刊行物に該当するものではない。
６．特許異議申立理由１２について
　特許異議申立人の主張はおおよそ次のとおりである。
　本件特許出願は平成５年（１９９３年）１月１１日に日本国特許庁にした５件の特許出願を優先権の基礎として平成６年（１９９４年）１月１１日に特許出願されたものであるが、本件請求項６〜１９に係る発明（以下、「本件発明６〜１９」という）の（Ｉ）式で示される特定のメタロセン触媒で製造したポリプロピレン重合体を使用することは該優先権の基礎とした５件の出願の明細書には記載されていなかったものであるから、本件発明６〜１９については優先権の主張は認められず、その出願日は現実の出願日である平成６年（１９９４年）１月１１日である。
  そして、甲第１２号証（欧州特許出願公開第５７６９７０号明細書）には、該（Ｉ）式に該当するメタロセン触媒であるｒａｃ−ジメチルシリル−ビス（２−エチル−４−フェニル−１−インデニル）ジルコニウムジクロリドを使用してプロピレンを重合したことが記載され（具体的には実施例２０）、本件発明６〜１９の（Ａ５）及び（Ａ７）は（Ｉ）式のメタロセン触媒を使用して得られたプロピレン単独重合体（Ａ５）ないしプロピレン共重合体（Ａ７）であり、複数のプロピレン重合体を組み合わせて特性を改善することは一般に広く行われていることであるから、本件発明６〜１９は甲第１２号の記載に基づき当業者が容易に発明し得るものである。
　なお、甲第１１号証（特開平６−１００５７９号）は甲第１２号証の翻訳文として提出されたものである。
  そこで先ず、甲第１２号証及びその記載事項について検討する。
　甲第１２号証の欧州特許出願公開第５７６９７０号明細書は１９９４年（平成６年）１月５日に刊行されたものであり、これは本件の現実の出願日である平成６年１月１１日の前である。
  甲第１２号証には次のようなことが記載されている。なお、特許異議申立人は、甲第１１号証は甲第１２号証の翻訳文として提出したと述べているので、以下この翻訳文に基づいて記載事項を述べる。
（１）
「【特許請求の範囲】
【請求項１】 式Ｉ（式中
……………………………………………………）で示される化合物。
【請求項５】前記式Ｉにおいて、…………………式Ｉの化合物。
【請求項６】式　Ｒａ　−ＣＨ＝ＣＨ−Ｒｂ　（式中、Ｒａ　とＲｂ　は同一または異なっていて、水素原子または１〜１４個の炭素原子を有する炭化水素基であるか、あるいはＲａとＲｂは、それらを連結する原子と一緒になって１つ以上の環を形成することができる）で示されるオレフィンを、−６０〜２００℃の温度および０．５〜１００バールの圧力で、溶液中、懸濁液中、または気相中において、遷移金属化合物としてのメタロセンから形成される触媒と助触媒との存在下にて重合もしくは共重合させることによるオレフィンポリマーの製造法であって、このとき前記メタロセンが請求項１記載の式Ｉの化合物である、前記製造法。
【請求項７】 使用される前記助触媒が、線状タイプとしての式ＩＩａ
………………………………
【請求項８】 使用される助触媒がメチルアルミノキサンである、請求項６記載の製造法。
【請求項９】 式Ｉのメタロセンが、重合反応に使用される前に、式ＩＩａおよび／または式ＩＩｂのアルミノキサンによってあらかじめ活性化される、請求項６記載の製造法。
【請求項１０】 助触媒である担持有機アルミニウム化合物と式Ｉのメタロセンとの反応生成物である担持型重合触媒が使用される、請求項６記載の製造法。
【請求項１１】 担体がケイ素の酸化物および／またはアルミニウムの酸化物であり、有機アルミニウム化合物がメチルアルミノキサンである、請求項１０記載の製造法。
【請求項１２】 請求項１記載の式Ｉのメタロセンを、オレフィンの重合または共重合において触媒成分として使用すること。」（甲第１２号証では明細書２９頁１０行〜３２頁１５行）
（２）
「【０００１】
【産業上の利用分野】本発明は、アリール置換インデニル誘導体をリガンドとして含んだ新規なメタロセンに関する。前記メタロセンは、高いアイソタクチシティ、狭い分子量分布、および極めて高い分子量を有するポリオレフィンを製造する際の触媒成分として非常に有利に使用することができる。」（甲第１２号証では明細書第３頁１〜４行）
（３）
「【０１０７】
…
実施例Ｄ
　二塩化ｒａｃ−ジメチルシランジイルビス（２−エチル−４−フェニルインデニル）ジルコニウム（１７）」（甲第１２号証では明細書第１８頁４〜５行）
（４）
「【０１８９】実施例２０
　手順は実施例１に記載の通りである。但し、重合温度は４０℃であり、６．０ｍｇのｒａｃ−１７を使用した。１．９５ｋｇのポリプロピレンが得られた。メタロセンの活性は、（メタロセン１ｇ×１時間）当たり３２５ｋｇのＰＰであった。ＶＩ＝１３２０ｃｍ３／ｇ； 融点１６２℃； Ｍｗ＝１．７９×１０６ｇ／モル； Ｍｗ／Ｍn＝２．３。」（甲第１２号証では明細書第２７頁６〜９行）
　次に本件発明６〜１９が甲第１２号証に記載された発明に基づいて容易に発明し得るのか否か検討する。
  本件発明６〜１９はいずれも（Ａ５）又は（Ａ７）のいずれかを組成物の一構成成分とする発明であり、（Ａ５）及び（Ａ７）はいずれも式（Ｉ）で表される遷移金属化合物を触媒成分として使用して製造されたものであるところ、式（Ｉ）で表される遷移金属化合物を触媒成分として使用してプロピレン重合体を製造することは本件特許出願の優先権の基礎とされた５つの特許出願明細書には記載されていなかったものであるから、本件発明６〜１９の進歩性の判断にに際しては本件発明の出願日は現実の出願日である平成６年（１９９４年）１月１１日として扱う（即ち優先権の主張は認めない。）。
　甲第１２号証は、先にも述べたように、本件特許出願の出願日の前に頒布されたものであるから、特許法第２９条第２項の引用例として使用できるものである（なお、甲第１１号証は本件特許出願の出願日の後である平成６年４月１２日に公開されたものであるから特許法第２９条第２項の引用例として採用できないものである。）。
　甲第１２号証には、式Ｉの化合物として二塩化ｒａｃ−ジメチルシランジイルビス（２−エチル−４−フェニルインデニル）ジルコニウム（１７）が記載され〔（３）参照〕、それ（ｒａｃ−１７）を使用してポリプロピレンを製造したことが実施例２０として記載され〔（４）参照〕ており、該（１７）即ちｒａｃ−１７は本件発明（Ｉ）においてＲ２　が炭素数６のアリール基、Ｒ１　が炭素数２の炭化水素、Ｘ１及びＸ２いずれもハロゲン、Ｍが周期律表第ＩＶａの遷移金属、Ｙが２価のケイ素含有機である場合に該当する。
　従ってこの触媒を使用して製造した実施例２０のポリプロピレンは本件発明５〜１２の（Ａ５）に該当するものである〔なお（Ａ７）はプロピレン共重合体である。〕。
  しかし、甲第１２号証の発明は、その特許請求の範囲や産業上の利用分野に記載〔（１）や（２）参照〕されているように、化合物乃至その化合物を触媒として使用したオレフィンポリマーの製造方法に係るものであり、該刊行物には、この化合物を触媒として製造したポリプロピレンないしプロピレン共重合体について、さらに他のオレフィンポリマーを添加して組成物とすることは何も記載されていない。
  そして、本件発明６〜１９に係る発明は、（Ａ５）や（Ａ７）の他に（Ａ６）、Ｄ、Ｅ等のポリオレフィン成分を添加、配合することを必須の要件とする組成物に関するものである。
  してみれば、組成物とすることについて何の記載もされていない甲第１２号証の記載に基づいて、組成物に関する発明である本件発明６〜１９が容易に発明することができるものとは言えない〔なお付言すれば、本件発明６〜１９の個々の発明について甲第１２号証のどのような記載に基づいてどのような理由で当業者が容易に発明し得るのかと言うことについては、特許異議申立人は何等具体的に主張していない。〕。
　してみれば、特許異議申立理由１２は理由があるとすることはできない。
［６］むすび
　以上のとおりであるから、特許異議の申立の理由によっては請求項１〜４，６〜１９に係る発明についての特許を取り消すことはできない。
  また、他に請求項１〜４，６〜１９に係る発明について特許を取り消すべき理由を発見できない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１６年１０月２８日（２００４．１０．２８）
【訂正の要旨】
審決（決定）の【理由】欄参照。
（５４）【発明の名称】
プロピレン重合体組成物
【発明の詳細な説明】
　　　
発明の技術分野
　本発明は、２種のプロピレン重合体からなるプロピレン重合体組成物、およびプロピレン重合体と、他のオレフィン系（共）重合体とからなるプロピレン重合体組成物に関するものである。
　　　
発明の背景
　プロピレン重合体は、従来より種々の成形方法により成形され、広範な用途に利用されている。
　このプロピレン重合体は、遷移金属化合物と、有機アルミニウム化合物とからなる触媒、いわゆるチーグラー型触媒を用いて製造されるのが一般的である。
　チーグラー型触媒のうち、ハロゲン含有チタン触媒成分を含むチタン系触媒を用いて製造されるプロピレン重合体は、成形性および剛性に優れるが、引張り破断伸びに劣るという問題点がある。また、チタン系触媒は、重合活性が低いため、重合体中の触媒残渣が多く、このため成形体が着色したり、衛生性に劣ることがある。
　一方、ジルコノセンなどの遷移金属化合物触媒成分を含むメタロセン系触媒を用いて製造されるプロピレン重合体は、引張り破断伸びに優れるが、成形性および剛性（曲げ弾性率）に劣るという問題がある。しかし、メタロセン系触媒は、重合活性に優れるため重合体中の触媒残渣が少なく、成形体が着色することがなく、しかも衛生性が良好である。
　プロピレン重合体は、成形方法や用途に応じて要求される特性も異なってくるが、一般に、成形性、耐熱性、機械的強度、高引張り破断伸び、耐衝撃性などが要求される。そしてこの要求を満足させるために２種以上のプロピレン重合体をブレンドしてなる組成物、プロピレン重合体と他の合成樹脂とをブレンドしてなる組成物などが種々検討されている。
　たとえばチタン系触媒を用いて製造されたプロピレン重合体の物性を改良するために、分子量の異なる２種のプロピレン重合体をブレンドすることが従来から行われている。しかしながら、チタン系触媒を用いて製造されたプロピレン重合体を２種ブレンドしてプロピレン重合体組成物を調製すると、成形性は向上するものの、引張り破断伸びは大きく低下してしまう。
　また、チタン系触媒を用いて製造されたプロピレン重合体に、軟質重合体などを配合して、プロピレン重合体の引張り破断伸び、耐衝撃性を向上させることが行われている。このような軟質重合体としては、チタン系触媒あるいはバナジウム系触媒を用いて製造されたエチレン・プロピレンランダム共重合体などが用いられている。しかしながらチタン系触媒を用いて製造されたプロピレン重合体に、チタン系触媒などを用いて製造されたエチレン・プロピレンランダム共重合体を配合しても、引張り破断伸び、耐衝撃性は充分に改良されているとはいえなかった。
　このように従来のプロピレン重合体組成物は、耐熱性、機械的強度、引張り破断伸びなどの物性が必ずしも満足するものではなかった。
　　　
発明の目的
　本発明は、このような従来技術に鑑みなされたものであって、従来のプロピレン重合体またはプロピレン重合体組成物に比べ、耐熱性、機械的強度、引張り破断伸びなどに優れるプロピレン重合体組成物を提供することを目的としている。
　　　
発明の概要
　本発明に係る第１のプロピレン重合体組成物は、
（Ａ１）
　（１）（ｉ）（ａ）シクロペンタジエニル骨格を有する配位子を含む周期律表第ＩＶＢ族の遷移金属化合物と、
　　　（ｉｉ）（ｂ）有機アルミニウムオキシ化合物、および
　　　　　　　（ｃ）前記遷移金属化合物（ａ）と反応してイオン対を形成する化合物
　からなる群より選ばれる少なくとも１種の化合物とを
含むオレフィン重合用触媒の存在下にプロピレンを重合することにより得られ、
　（２）２３０℃、荷重２．１６ｋｇで測定されるメルトフローレート（ＭＦＲ）が０．０１〜３０ｇ／１０分の範囲にあり、
　（３）ゲルパーミエイションクロマトグラフィー（ＧＰＣ）により求められる分子量分布（Ｍｗ／Ｍｎ）が２〜３の範囲にあるプロピレン重合体；１０〜９０重量％と、
（Ａ２）
　（１）（ｉ）（ａ）シクロペンタジエニル骨格を有する配位子を含む周期律表第ＩＶＢ族の遷移金属化合物と、
　　　（ｉｉ）（ｂ）有機アルミニウムオキシ化合物、および
　　　　　　　（ｃ）前記遷移金属化合物（ａ）と反応してイオン対を形成する化合物
　からなる群より選ばれる少なくとも１種の化合物とを
含むオレフィン重合用触媒の存在下にプロピレンを重合することにより得られ、
　（２）２３０℃、荷重２．１６ｋｇで測定されるメルトフローレート（ＭＦＲ）が３０〜１０００ｇ／１０分の範囲にあり、
　（３）ゲルパーミエイションクロマトグラフィー（ＧＰＣ）により求められる分子量分布（Ｍｗ／Ｍｎ）が２〜４の範囲にあるプロピレン重合体；１０〜９０重量％と
からなり、前記プロピレン重合体（Ａ２）のＭＦＲと、前記プロピレン重合体（Ａ１）のＭＦＲとの比〔（Ａ２）／（Ａ１）〕が３０以上であることを特徴としている。
　このようなプロピレン重合体組成物は、耐熱性、剛性および引張り破断伸びに優れるとともに、成形性に優れている。
　本発明に係る第２のプロピレン重合体組成物は、
（Ａ１）
　（１）（ｉ）（ａ）シクロペンタジエニル骨格を有する配位子を含む周期律表第ＩＶＢ族の遷移金属化合物と、
　　　（ｉｉ）（ｂ）有機アルミニウムオキシ化合物、および
　　　　　　　（ｃ）前記遷移金属化合物（ａ）と反応してイオン対を形成する化合物
　からなる群より選ばれる少なくとも１種の化合物とを
含むオレフィン重合用触媒の存在下にプロピレンを重合することにより得られ、
　（２）２３０℃、荷重２．１６ｋｇで測定されるメルトフローレート（ＭＦＲ）が０．０１〜３０ｇ／１０分の範囲にあり、
　（３）ゲルパーミエイションクロマトグラフィー（ＧＰＣ）により求められる分子量分布（Ｍｗ／Ｍｎ）が２〜３の範囲にあるプロピレン重合体；１０〜９０重量部と、
（Ａ２）
　（１）（ｉ）（ａ）シクロペンタジエニル骨格を有する配位子を含む周期律表第ＩＶＢ族の遷移金属化合物と、
　　　（ｉｉ）（ｂ）有機アルミニウムオキシ化合物、および
　　　　　　　（ｃ）前記遷移金属化合物（ａ）と反応してイオン対を形成する化合物
　からなる群より選ばれる少なくとも１種の化合物とを
含むオレフィン重合用触媒の存在下にプロピレンを重合することにより得られ、
　（２）２３０℃、荷重２．１６ｋｇで測定されるメルトフローレート（ＭＦＲ）が３０〜１０００ｇ／１０分の範囲にあり、
　（３）ゲルパーミエイションクロマトグラフィー（ＧＰＣ）により求められる分子量分布（Ｍｗ／Ｍｎ）が２〜４の範囲にあるプロピレン重合体；１０〜９０重量部と、
（Ｂ）軟質重合体；３〜３０重量部と
からなり、前記プロピレン重合体（Ａ２）のＭＦＲと、前記プロピレン重合体（Ａ１）のＭＦＲとの比〔（Ａ２）／（Ａ１）〕が３０以上であることを特徴としている。
　このようなプロピレン重合体組成物は、耐熱性、剛性および引張り破断伸びに優れるとともに、成形性、耐衝撃性に優れている。
　本発明に係る第３のプロピレン重合体組成物は、
（Ａ３）
　（１）（ｄ）固体状チタン触媒成分と、
　　　　（ｅ）有機金属化合物触媒成分とを
含むオレフィン重合用触媒の存在下にプロピレンを重合することにより得られ、
　（２）２３０℃、荷重２．１６ｋｇで測定されるメルトフローレート（ＭＦＲ）が０．０１〜３０ｇ／１０分の範囲にあり、
　（３）ゲルパーミエイションクロマトグラフィー（ＧＰＣ）により求められる分子量分布（Ｍｗ／Ｍｎ）が４〜１５の範囲にあるプロピレン重合体；１０〜９０重量％と、
（Ａ２）
　（１）（ｉ）（ａ）シクロペンタジエニル骨格を有する配位子を含む周期律表第ＩＶＢ族の遷移金属化合物と、
　　　（ｉｉ）（ｂ）有機アルミニウムオキシ化合物、および
　　　　　　　（ｃ）前記遷移金属化合物（ａ）と反応してイオン対を形成する化合物
　からなる群より選ばれる少なくとも１種の化合物とを
含むオレフィン重合用触媒の存在下にプロピレンを重合することにより得られ、
　（２）２３０℃、荷重２．１６ｋｇで測定されるメルトフローレート（ＭＦＲ）が３０〜１０００ｇ／１０分の範囲にあり、
　（３）ゲルパーミエイションクロマトグラフィー（ＧＰＣ）により求められる分子量分布（Ｍｗ／Ｍｎ）が２〜４の範囲にあるプロピレン重合体；９０〜１０重量％と
からなることを特徴としている。
　このようなプロピレン重合体組成物は、耐熱性、剛性および引張り破断伸びに優れるとともに、成形性に優れている。
　本発明に係る第４のプロピレン重合体組成物は、
（Ａ３）
　（１）（ｄ）固体状チタン触媒成分と、
　　　　（ｅ）有機金属化合物触媒成分とを
含むオレフィン重合用触媒の存在下にプロピレンを重合することにより得られ、
　（２）２３０℃、荷重２．１６ｋｇで測定されるメルトフローレート（ＭＦＲ）が０．０１〜３０ｇ／１０分の範囲にあり、
　（３）ゲルパーミエイションクロマトグラフィー（ＧＰＣ）により求められる分子量分布（Ｍｗ／Ｍｎ）が４〜１５の範囲にあるプロピレン重合体；１０〜９０重量部と、
（Ａ２）
　（１）（ｉ）（ａ）シクロペンタジエニル骨格を有する配位子を含む周期律表第ＩＶＢ族の遷移金属化合物と、
　　　（ｉｉ）（ｂ）有機アルミニウムオキシ化合物、および
　　　　　　　（ｃ）前記遷移金属化合物（ａ）と反応してイオン対を形成する化合物
　からなる群より選ばれる少なくとも１種の化合物とを
含むオレフィン重合用触媒の存在下にプロピレンを重合することにより得られ、
　（２）２３０℃、荷重２．１６ｋｇで測定されるメルトフローレート（ＭＦＲ）が３０〜１０００ｇ／１０分の範囲にあり、
　（３）ゲルパーミエイションクロマトグラフィー（ＧＰＣ）により求められる分子量分布（Ｍｗ／Ｍｎ）が２〜４の範囲にあるプロピレン重合体；９０〜１０重量部と
（Ｂ）軟質重合体；３〜３０重量部と
からなることを特徴としている。
　このようなプロピレン重合体組成物は、耐熱性、剛性および引張り破断伸びに優れるとともに、成形性、耐衝撃性に優れている。
　本発明に係る第５のプロピレン重合体組成物は、
（Ａ４）
　（１）（ｄ）固体状チタン触媒成分と、
　　　　（ｅ）有機金属化合物触媒成分とを
含むオレフィン重合用触媒の存在下にプロピレンを重合することにより得られ、
　（２）２３０℃、荷重２．１６ｋｇで測定されるメルトフローレート（ＭＦＲ）が０．０１〜５０ｇ／１０分の範囲にあり、
　（３）ゲルパーミエイションクロマトグラフィー（ＧＰＣ）により求められる分子量分布（Ｍｗ／Ｍｎ）が４〜１５の範囲にあり、
　（４）Ｘ線回折法により測定される結晶化度が５０％以上であるプロピレン重合体；５０〜９７重量％と、
（Ｃ）
　（１）（ｉ）（ｆ）シクロペンタジエニル骨格を有する配位子を含む周期律表第ＩＶＢ族の遷移金属化合物と、
　　　（ｉｉ）（ｂ）有機アルミニウムオキシ化合物、および
　　　　　　　（ｇ）前記遷移金属化合物（ｆ）と反応してイオン対を形成する化合物とを
含むオレフィン重合用触媒の存在下にエチレンと炭素数３〜２０のα−オレフィンおよび炭素数５〜２０のポリエンから選ばれる少なくとも１種のモノマーとを共重合することにより得られ、
　（２）エチレンから誘導される構成単位を２０〜８０モル％の割合で含有し、
　（３）１３５℃デカリン中で測定される極限粘度［η］が、１．５〜５ｄｌ／ｇの範囲にある
　エチレン・オレフィンランダム共重合体；３〜５０重量％とからなることを特徴としている。
　このようなプロピレン重合体組成物は、耐熱性、剛性および引張り破断伸びに優れるとともに、耐衝撃性、特に耐低温衝撃性に優れている。
　本発明に係る第６のプロピレン重合体組成物は、
（Ａ５）
　　（ｉ）（ｈ）下記式（Ｉ）で表される遷移金属化合物と、
　（ｉｉ）（ｂ）有機アルミニウムオキシ化合物、および
　　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンを重合することにより得られるプロピレン単独重合体；５〜９５重量％と、
（式中、Ｍは周期律表第ＩＶａ、Ｖａ、ＶＩａ族の遷移金属を示し、
　Ｒ１は、炭素数２〜６の炭化水素基を示し、
　Ｒ２は、炭素数６〜１６のアリール基を示し、このアリール基は、ハロゲン原子、炭素数１〜２０の炭化水素基で置換されていてもよい、
　Ｘ１およびＸ２は、水素原子、ハロゲン原子、炭素数１〜２０の炭化水素基、炭素数１〜２０のハロゲン化炭化水素基、酸素含有基またはイオウ含有基を示し、
　Ｙは、炭素数１〜２０の２価の炭化水素基、炭素数１〜２０の２価のハロゲン化炭化水素基、２価のケイ素含有基、２価のゲルマニウム含有基、２価のスズ含有基、−Ｏ−、−ＣＯ−、−Ｓ−、−ＳＯ−、−ＳＯ２−、−ＮＲ３−、−Ｐ（Ｒ３）−、−Ｐ（Ｏ）（Ｒ３）−、−ＢＲ３−または−ＡｌＲ３−［ただし、Ｒ３は水素原子、ハロゲン原子、炭素数１〜２０の炭化水素基、炭素数１〜２０のハロゲン化炭化水素基］を示す）
（Ａ６）プロピレンから誘導される構成単位を９０モル％以上の割合で含有する、前記プロピレン単独重合体（Ａ５）とは異なるプロピレン重合体；５〜９５重量％と
からなることを特徴としている。
　このようなプロピレン重合体組成物は、耐熱性、剛性および引張り破断伸びに優れるとともに、成形性に優れている。
　本発明に係る第７のプロピレン重合体組成物は、
（Ａ５）
　　（ｉ）（ｈ）上記式（Ｉ）で表される遷移金属化合物と、
　（ｉｉ）（ｂ）有機アルミニウムオキシ化合物、および
　　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンを重合することにより得られるプロピレン単独重合体；５〜９５重量％と、
（Ｄ）
　（１）炭素数２〜２０のオレフィンおよび炭素数５〜２０のポリエンから選ばれる少なくとも１種のモノマーの重合体または共重合体であって、
　（２）エチレン、プロピレン、ブテンまたは４−メチル−１−ペンテンから誘導される構成単位の含有率が９０モル％未満であり、
　（３）ガラス転移温度（Ｔｇ）が１０℃以下である
　オレフィン系エラストマー；５〜９５重量％と
からなることを特徴としている。
　このようなプロピレン重合体組成物は、耐熱性、剛性および引張り破断伸びに優れるとともに、耐衝撃性に優れている。
　本発明に係る第８のプロピレン重合体組成物は、
（Ａ５）
　　（ｉ）（ｈ）上記式（Ｉ）で表される遷移金属化合物と、
　（ｉｉ）（ｂ）有機アルミニウムオキシ化合物、および
　　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンを重合することにより得られるプロピレン単独重合体；５〜９５重量％と、
（Ｅ）エチレン、ブテンおよび４−メチル−１−ペンテンからなる群より選ばれる１種のモノマーから誘導される構成単位を９０モル％以上の割合で含有するオレフィン重合体；５〜９５重量％と
からなることを特徴としている。
　このようなプロピレン重合体組成物は、耐熱性、剛性および引張り破断伸びに優れている。
　本発明に係る第９のプロピレン重合体組成物は、
（Ａ５）
　　（ｉ）（ｈ）上記式（Ｉ）で表される遷移金属化合物と、
　（ｉｉ）（ｂ）有機アルミニウムオキシ化合物、および
　　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンを重合することにより得られるプロピレン単独重合体と、
（Ａ６）プロピレンから誘導される構成単位を９０モル％以上の割合で含有する、前記プロピレン単独重合体（Ａ５）とは異なるプロピレン重合体と、
（Ｄ）
　（１）炭素数２〜２０のオレフィンおよび炭素数５〜２０のポリエンから選ばれる少なくとも１種のモノマーの重合体または共重合体であって、
　（２）エチレン、プロピレン、ブテンまたは４−メチル−１−ペンテンから誘導される構成単位の含有率が９０モル％未満であり、
　（３）ガラス転移温度（Ｔｇ）が１０℃以下である
　オレフィン系エラストマーと
からなり、前記プロピレン単独重合体（Ａ５）が５〜９５重量％の割合で含有され、前記プロピレン重合体（Ａ６）が９５重量％以下の割合で含有され、前記オレフィン系エラストマー（Ｄ）が９５重量％以下の割合で含有されることを特徴としている。
　このようなプロピレン重合体組成物は、耐熱性、剛性および引張り破断伸びに優れるとともに、成形性、耐衝撃性に優れている。
　本発明に係る第１０のプロピレン重合体組成物は、
（Ａ５）
　　（ｉ）（ｈ）上記式（Ｉ）で表される遷移金属化合物と、
　（ｉｉ）（ｂ）有機アルミニウムオキシ化合物、および
　　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンを重合することにより得られるプロピレン単独重合体と、
（Ａ６）プロピレンから誘導される構成単位を９０モル％以上の割合で含有する、前記プロピレン単独重合体（Ａ５）とは異なるプロピレン重合体と、
　（Ｅ）エチレン、ブテンおよび４−メチル−１−ペンテンからなる群より選ばれる１種のモノマーから誘導される構成単位を９０モル％以上の割合で含有するオレフィン重合体と
からなり、前記プロピレン単独重合体（Ａ５）が５〜９５重量％の割合で含有され、前記プロピレン重合体（Ａ６）が９５重量％以下の割合で含有され、前記オレフィン重合体（Ｅ）が９５重量％以下の割合で含有されることを特徴としている。
　このようなプロピレン重合体組成物は、耐熱性、剛性および引張り破断伸びに優れるとともに、成形性に優れている。
　本発明に係る第１１のプロピレン重合体組成物は、
（Ａ５）
　　（ｉ）（ｈ）上記式（Ｉ）で表される遷移金属化合物と、
　（ｉｉ）（ｂ）有機アルミニウムオキシ化合物、および
　　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンを重合することにより得られるプロピレン単独重合体と、
（Ｄ）
　（１）炭素数２〜２０のオレフィンおよび炭素数５〜２０のポリエンから選ばれる少なくとも１種のモノマーの重合体または共重合体であって、
　（２）エチレン、プロピレン、ブテンまたは４−メチル−１−ペンテンから誘導される構成単位の含有率が９０モル％未満であり、
　（３）ガラス転移温度（Ｔｇ）が１０℃以下である
　オレフィン系エラストマーと、
　（Ｅ）エチレン、ブテンおよび４−メチル−１−ペンテンからなる群より選ばれる１種のモノマーから誘導される構成単位を９０モル％以上の割合で含有するオレフィン重合体と
からなり、前記プロピレン単独重合体（Ａ５）が５〜９５重量％の割合で含有され、前記オレフィン系エラストマー（Ｄ）が９５重量％以下の割合で含有され、前記オレフィン重合体（Ｅ）が９５重量％以下の割合で含有されることを特徴としている。
　このようなプロピレン重合体組成物は、耐熱性、剛性および引張り破断伸びに優れるとともに、耐衝撃性に優れている。
　本発明に係る第１２のプロピレン重合体組成物は、
（Ａ５）
　　（ｉ）（ｈ）上記式（Ｉ）で表される遷移金属化合物と、
　（ｉｉ）（ｂ）有機アルミニウムオキシ化合物、および
　　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンを重合することにより得られるプロピレン単独重合体と、
（Ａ６）プロピレンから誘導される構成単位を９０モル％以上の割合で含有する、前記プロピレン単独重合体（Ａ５）とは異なるプロピレン重合体と、
（Ｄ）
　（１）炭素数２〜２０のオレフィンおよび炭素数５〜２０のポリエンから選ばれる少なくとも１種のモノマーの重合体または共重合体であって、
　（２）エチレン、プロピレン、ブテンまたは４−メチル−１−ペンテンから誘導される構成単位の含有率が９０モル％未満であり、
　（３）ガラス転移温度（Ｔｇ）が１０℃以下である
　オレフィン系エラストマーと、
（Ｅ）エチレン、ブテンおよび４−メチル−１−ペンテンからなる群より選ばれる１種のモノマーから誘導される構成単位を９０モル％以上の割合で含有するオレフィン重合体と
からなり、前記プロピレン単独重合体（Ａ５）が５〜９５重量％の割合で含有され、前記プロピレン重合体（Ａ６）が９５重量％以下の割合で含有され、前記オレフィン系エラストマー（Ｄ）が９５重量％以下の割合で含有され、前記オレフィン重合体（Ｅ）が９５重量％以下の割合で含有されることを特徴としている。
　このようなプロピレン重合体組成物は、耐熱性、剛性および引張り破断伸びに優れるとともに、成形性、耐衝撃性に優れている。
　本発明に係る第１３のプロピレン重合体組成物は、
（Ａ７）
　（１）（ｉ）（ｈ）上記式（Ｉ）で表される遷移金属化合物と、
　　　（ｉｉ）（ｂ）有機アルミニウムオキシ化合物、および
　　　　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンと、エチレンおよび炭素数４〜２０のα−オレフィンからなる群より選ばれる少なくとも１種のα−オレフィンとを共重合することにより得られ、
　（２）プロピレンから誘導される構成単位を９０モル％以上の割合で含有する
　プロピレン共重合体；５〜９５重量％と、
（Ａ６）プロピレンから誘導される構成単位を９０モル％以上の割合で含有する、前記プロピレン共重合体（Ａ７）とは異なるプロピレン重合体；５〜９５重量％と
からなることを特徴としている。
　このようなプロピレン重合体組成物は、耐熱性、剛性および引張り破断伸びに優れるとともに、成形性に優れている。
　本発明に係る第１４のプロピレン重合体組成物は、
（Ａ７）
　（１）（ｉ）（ｈ）上記式（Ｉ）で表される遷移金属化合物と、
　　　（ｉｉ）（ｂ）有機アルミニウムオキシ化合物、および
　　　　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンと、エチレンおよび炭素数４〜２０のα−オレフィンからなる群より選ばれる少なくとも１種のα−オレフィンとを共重合することにより得られ、
　（２）プロピレンから誘導される構成単位を９０モル％以上の割合で含有する
　プロピレン共重合体；５〜９５重量％と、
（Ｄ）
　（１）炭素数２〜２０のオレフィンおよび炭素数５〜２０のポリエンから選ばれる少なくとも１種のモノマーの重合体または共重合体であって、
　（２）エチレン、プロピレン、ブテンまたは４−メチル−１−ペンテンから誘導される構成単位の含有率が９０モル％未満であり、
　（３）ガラス転移温度（Ｔｇ）が１０℃以下である
　オレフィン系エラストマー；５〜９５重量％と
からなることを特徴としている。
　このようなプロピレン重合体組成物は、耐熱性、剛性および引張り破断伸びに優れるとともに、耐衝撃性に優れている。
　本発明に係る第１５のプロピレン重合体組成物は、
（Ａ７）
　（１）（ｉ）（ｈ）上記式（Ｉ）で表される遷移金属化合物と、
　　　（ｉｉ）（ｂ）有機アルミニウムオキシ化合物、および
　　　　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンと、エチレンおよび炭素数４〜２０のα−オレフィンからなる群より選ばれる少なくとも１種のα−オレフィンとを共重合することにより得られ、
　（２）プロピレンから誘導される構成単位を９０モル％以上の割合で含有する
　プロピレン共重合体；５〜９５重量％と、
（Ｅ）エチレン、ブテンおよび４−メチル−１−ペンテンからなる群より選ばれる１種のモノマーから誘導される構成単位を９０モル％以上の割合で含有するオレフィン重合体；５〜９５重量％と
からなることを特徴としている。
　このようなプロピレン重合体組成物は、耐熱性、剛性および引張り破断伸びに優れている。
　本発明に係る第１６のプロピレン重合体組成物は、
（Ａ７）
　（１）（ｉ）（ｈ）上記式（Ｉ）で表される遷移金属化合物と、
　　　（ｉｉ）（ｂ）有機アルミニウムオキシ化合物、および
　　　　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンと、エチレンおよび炭素数４〜２０のα−オレフィンからなる群より選ばれる少なくとも１種のα−オレフィンとを共重合することにより得られ、
　（２）プロピレンから誘導される構成単位を９０モル％以上の割合で含有する
　プロピレン共重合体と、
（Ａ６）プロピレンから誘導される構成単位を９０モル％以上の割合で含有する、前記プロピレン共重合体（Ａ７）とは異なるプロピレン重合体と、
（Ｄ）
　（１）炭素数２〜２０のオレフィンおよび炭素数５〜２０のポリエンから選ばれる少なくとも１種のモノマーの重合体または共重合体であって、
　（２）エチレン、プロピレン、ブテンまたは４−メチル−１−ペンテンから誘導される構成単位の含有率が９０モル％未満であり、
　（３）ガラス転移温度（Ｔｇ）が１０℃以下である
　オレフィン系エラストマーと
からなり、前記プロピレン共重合体（Ａ７）が５〜９５重量％の割合で含有され、前記プロピレン重合体（Ａ６）が９５重量％以下の割合で含有され、前記オレフィン系エラストマー（Ｄ）が９５重量％以下の割合で含有されることを特徴としている。
　このようなプロピレン重合体組成物は、耐熱性、剛性および引張り破断伸びに優れるとともに、成形性、耐衝撃性に優れている。
　本発明に係る第１７のプロピレン重合体組成物は、
（Ａ７）
　（１）（ｉ）（ｈ）上記式（Ｉ）で表される遷移金属化合物と、
　　　（ｉｉ）（ｂ）有機アルミニウムオキシ化合物、および
　　　　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンと、エチレンおよび炭素数４〜２０のα−オレフィンからなる群より選ばれる少なくとも１種のα−オレフィンとを共重合することにより得られ、
　（２）プロピレンから誘導される構成単位を９０モル％以上の割合で含有する
　プロピレン共重合体と、
（Ａ６）プロピレンから誘導される構成単位を９０モル％以上の割合で含有する、前記プロピレン共重合体（Ａ７）とは異なるプロピレン重合体と、
（Ｅ）エチレン、ブテンおよび４−メチル−１−ペンテンからなる群より選ばれる１種のモノマーから誘導される構成単位を９０モル％以上の割合で含有するオレフィン重合体と
からなり、前記プロピレン共重合体（Ａ７）が５〜９５重量％の割合で含有され、前記プロピレン重合体（Ａ６）が９５重量％以下の割合で含有され、前記オレフィン重合体（Ｅ）が９５重量％以下の割合で含有されることを特徴としている。
　このようなプロピレン重合体組成物は、耐熱性、剛性および引張り破断伸びに優れるとともに、成形性に優れている。
　本発明に係る第１８のプロピレン重合体組成物は、
（Ａ７）
　（１）（ｉ）（ｈ）上記式（Ｉ）で表される遷移金属化合物と、
　　　（ｉｉ）（ｂ）有機アルミニウムオキシ化合物、および
　　　　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンと、エチレンおよび炭素数４〜２０のα−オレフィンからなる群より選ばれる少なくとも１種のα−オレフィンとを共重合することにより得られ、
　（２）プロピレンから誘導される構成単位を９０モル％以上の割合で含有する
　プロピレン共重合体と、
（Ｄ）
　（１）炭素数２〜２０のオレフィンおよび炭素数５〜２０のポリエンから選ばれる少なくとも１種のモノマーの重合体または共重合体であって、
　（２）エチレン、プロピレン、ブテンまたは４−メチル−１−ペンテンから誘導される構成単位の含有率が９０モル％未満であり、
　（３）ガラス転移温度（Ｔｇ）が１０℃以下である
　オレフィン系エラストマーと、
（Ｅ）エチレン、ブテンおよび４−メチル−１−ペンテンからなる群より選ばれる１種のモノマーから誘導される構成単位を９０モル％以上の割合で含有するオレフィン重合体と
からなり、前記プロピレン共重合体（Ａ７）が５〜９５重量％の割合で含有され、前記オレフィン系エラストマー（Ｄ）が９５重量％以下の割合で含有され、前記オレフィン重合体（Ｅ）が９５重量％以下の割合で含有されることを特徴としている。
　このようなプロピレン重合体組成物は、耐熱性、剛性および引張り破断伸びに優れるとともに、耐衝撃性に優れている。
　本発明に係る第１９のプロピレン重合体組成物は、
（Ａ７）
　（１）（ｉ）（ｈ）上記式（Ｉ）で表される遷移金属化合物と、
　　　（ｉｉ）（ｂ）有機アルミニウムオキシ化合物、および
　　　　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンと、エチレンおよび炭素数４〜２０のα−オレフィンからなる群より選ばれる少なくとも１種のα−オレフィンとを共重合することにより得られ、
　（２）プロピレンから誘導される構成単位を９０モル％以上の割合で含有する
　プロピレン共重合体と、
（Ａ６）プロピレンから誘導される構成単位を９０モル％以上の割合で含有する、前記プロピレン共重合体（Ａ７）とは異なるプロピレン重合体と、
（Ｄ）
　（１）炭素数２〜２０のオレフィンおよび炭素数５〜２０のポリエンから選ばれる少なくとも１種のモノマーの重合体または共重合体であって、
　（２）エチレン、プロピレン、ブテンまたは４−メチル−１−ペンテンから誘導される構成単位の含有率が９０モル％未満であり、
　（３）ガラス転移温度（Ｔｇ）が１０℃以下である
　オレフィン系エラストマーと、
（Ｅ）エチレン、ブテンおよび４−メチル−１−ペンテンからなる群より選ばれる１種のモノマーから誘導される構成単位を９０モル％以上の割合で含有するオレフィン重合体と
からなり、前記プロピレン共重合体（Ａ７）が５〜９５重量％の割合で含有され、前記プロピレン重合体（Ａ６）が９５重量％以下の割合で含有され、前記オレフィン系エラストマー（Ｄ）が９５重量％以下の割合で含有され、前記オレフィン重合体（Ｅ）が９５重量％以下の割合で含有されることを特徴としている。
　このようなプロピレン重合体組成物は、耐熱性、剛性および引張り破断伸びに優れるとともに、成形性、耐衝撃性に優れている。
　　　
発明の詳細な説明
　図１は、プロピレン重合体（Ａ１）およびプロピレン重合体（Ａ２）の重合に用いられるオレフィン重合用触媒の調製工程を示す説明図である。
　図２は、プロピレン重合体（Ａ３）およびプロピレン重合体（Ａ４）の重合に用いられるオレフィン重合用触媒の調製工程を示す説明図である。
　図３は、エチレン・オレフィンランダム共重合体（Ｃ）の重合に用いられるオレフィン重合用触媒の調製工程を示す説明図である。
　図４は、プロピレン単独重合体（Ａ５）およびプロピレン共重合体（Ａ７）の重合に用いられるオレフィン重合用触媒の調製工程を示す説明図である。
　以下、本発明に係るプロピレン重合体組成物について具体的に説明する。
　　　
第１のプロピレン重合体組成物
　第１のプロピレン重合体組成物は、
　（ｉ）（ａ）シクロペンタジエニル骨格を有する配位子を含む周期律表第ＩＶＢ族の遷移金属化合物と、
（ｉｉ）（ｂ）有機アルミニウムオキシ化合物、および
　　　　（ｃ）前記遷移金属化合物（ａ）と反応してイオン対を形成する化合物
　からなる群より選ばれる少なくとも１種の化合物とを
含むオレフィン重合用触媒の存在下にプロピレンを重合することにより得られ、２３０℃、荷重２．１６ｋｇで測定されるメルトフローレート（ＭＦＲ）が０．０１〜３０ｇ／１０分の範囲にあり、ゲルパーミエイションクロマトグラフィー（ＧＰＣ）により求められる分子量分布（Ｍｗ／Ｍｎ）が２〜３の範囲にあるプロピレン重合体（Ａ１）と、
　（ｉ）（ａ）シクロペンタジエニル骨格を有する配位子を含む周期律表第ＩＶＢ族の遷移金属化合物と、
（ｉｉ）（ｂ）有機アルミニウムオキシ化合物、および
　　　　（ｃ）前記遷移金属化合物（ａ）と反応してイオン対を形成する化合物
　からなる群より選ばれる少なくとも１種の化合物とを
含むオレフィン重合用触媒の存在下にプロピレンを重合することにより得られ、２３０℃、荷重２．１６ｋｇで測定されるＭＦＲが３０〜１０００ｇ／１０分の範囲にあり、ＧＰＣにより求められる分子量分布（Ｍｗ／Ｍｎ）が２〜４の範囲にあるプロピレン重合体（Ａ２）とからなり、
　前記プロピレン重合体（Ａ２）のＭＦＲと、前記プロピレン重合体（Ａ１）のＭＦＲとの比〔（Ａ２）／（Ａ１）〕が３０以上である。
　
プロピレン重合体（Ａ１）
　第１のプロピレン重合体組成物を構成するプロピレン重合体（Ａ１）は、後述するような遷移金属化合物（ａ）と、有機アルミニウムオキシ化合物（ｂ）および化合物（ｃ）からなる群より選ばれる少なくとも１種の化合物とを含むオレフィン重合用触媒を用いて製造されるプロピレン単独重合体またはプロピレン共重合体である。
　このプロピレン重合体（Ａ１）は、２３０℃、荷重２．１６ｋｇで測定されるＭＦＲが０．０１〜３０ｇ／１０分、好ましくは０．５〜５．０ｇ／１０分の範囲にあることが望ましく、ＧＰＣにより求められるＭｗ／Ｍｎが２〜３の範囲にあることが望ましい。
　またプロピレン重合体（Ａ１）は、極限粘度［η］が、１．３〜５．０ｄｌ／ｇ、好ましくは２．０〜４．０ｄｌ／ｇの範囲にあることが望ましく、重量平均分子量は、１２×１０４〜１００×１０４、好ましくは２０×１０４〜７０×１０４の範囲にあることが望ましい。さらにＸ線回折により測定される結晶化度が、４０％以上、好ましくは５０％以上であることが望ましい。
　プロピレン重合体（Ａ１）は、エチレン、および１−ブテン、１−ペンテン、１−ヘキセン、４−メチル−１−ペンテン、１−オクテン、１−デセン、１−ドデセン、１−テトラデセン、１−ヘキサデセン、１−オクタデセン、１−エイコセンなどの炭素数４〜２０のα−オレフィンなどのプロピレン以外のモノマーから誘導される構成単位を１０モル％以下の割合で含んでいてもよい。
　
プロピレン重合体（Ａ２）
　第１のプロピレン重合体組成物を構成するプロピレン重合体（Ａ２）は、後述するような遷移金属化合物（ａ）と、有機アルミニウムオキシ化合物（ｂ）および化合物（ｃ）からなる群より選ばれる少なくとも１種の化合物とを含むオレフィン重合用触媒を用いて製造されるプロピレン単独重合体またはプロピレン共重合体である。
　このプロピレン重合体（Ａ２）は、２３０℃、荷重２．１６ｋｇで測定されるＭＦＲが３０〜１０００ｇ／１０分、好ましくは５０〜２００ｇ／１０分の範囲にあることが望ましく、ＧＰＣにより求められるＭｗ／Ｍｎが２〜４の範囲にあることが望ましい。
　また、プロピレン重合体（Ａ２）は、極限粘度［η］は、０．５以上１．３ｄｌ／ｇ未満、好ましくは０．８以上１．３ｄｌ／ｇ未満の範囲にあることが望ましい。重量平均分子量は、５×１０３〜１５×１０４、好ましくは１×１０４〜１２×１０４であることが望ましい。さらにＸ線回折により測定される結晶化度が、４０％以上、好ましくは５０％以上であることが望ましい。
　プロピレン重合体（Ａ２）は、前記プロピレン重合体（Ａ１）の項で例示したモノマーと同様のプロピレン以外のモノマーから誘導される構成単位を５モル％以下の割合で含んでいてもよい。
　
プロピレン重合体組成物
　第１のプロピレン重合体組成物は、前記プロピレン重合体（Ａ１）と、前記プロピレン重合体（Ａ２）とからなり、プロピレン重合体（Ａ１）は、１０〜９０重量％、好ましくは３０〜７０重量％の割合で含まれ、プロピレン重合体（Ａ２）は１０〜９０重量％、好ましくは３０〜７０重量％の割合で含まれることが望ましい。また、プロピレン重合体（Ａ２）のＭＦＲと、プロピレン重合体（Ａ１）のＭＦＲとの比〔（Ａ２）／（Ａ１）〕は、３０以上、好ましくは４０〜３００、さらに好ましくは５０〜１００の範囲にあることが望ましい。
　第１のプロピレン重合体組成物は、２３０℃、荷重２．１６ｋｇで測定されるＭＦＲが、１〜１００ｇ／１０分、好ましくは５〜５０ｇ／１０分の範囲にあることが望ましく、プロピレン重合体組成物を構成するプロピレン成分全体のＭｗ／Ｍｎが、４〜１５の範囲にあることが望ましい。
　密度は、０．８９〜０．９２ｇ／ｃｍ３、好ましくは０．９０〜０．９２ｇ／ｃｍ３の範囲にあることが望ましい。
　熱変形温度（ＨＤＴ）は９５℃以上、好ましくは１００〜１４０℃の範囲にあることが望ましい。
　曲げ弾性率（ＦＭ）は、１２０００〜１９０００ｋｇ／ｃｍ２、好ましくは１４０００〜１８０００ｋｇ／ｃｍ２の範囲にあることが望ましい。
　アイゾット衝撃値（ＩＺ）は、２３℃において２〜４ｋｇ・ｃｍ／ｃｍ、好ましくは２〜３ｋｇ・ｃｍ／ｃｍの範囲にあることが望ましい。
　引張り破断伸び（ＥＬ）は、１００〜５００％、好ましくは２００〜４００％の範囲にあることが望ましい。
　第１のプロピレン重合体組成物には、本発明の目的を損なわない範囲で、耐候性安定剤、耐熱安定剤、帯電防止剤、スリップ防止剤、アンチブロッキング剤、防曇剤、滑剤、顔料、染料、核剤、可塑剤、老化防止剤、塩酸吸収剤、酸化防止剤などの添加剤が必要に応じて配合されていてもよい。
　このような第１のプロピレン重合体組成物は、公知の方法を利用して製造することができ、たとえば、下記のような方法で製造することができる。
　（１）プロピレン重合体（Ａ１）と、プロピレン重合体（Ａ２）と、所望により添加される他成分とを、押出機、ニーダーなどを用いて機械的にブレンドする方法。
　（２）プロピレン重合体（Ａ１）と、プロピレン重合体（Ａ２）と、所望により添加される他成分とを、適当な良溶媒（たとえば；ヘキサン、ヘプタン、デカン、シクロヘキサン、ベンゼン、トルエンおよびキシレンなどの炭化水素溶媒）に溶解し、次いで溶媒を除去する方法。
　（３）プロピレン重合体（Ａ１）と、プロピレン重合体（Ａ２）と、所望により添加される他成分とを、適当な良溶媒にそれぞれ別個に溶解した溶液を調製した後混合し、次いで溶媒を除去する方法。
　（４）上記（１）〜（３）の方法を組み合わせて行う方法。
　（５）重合を反応条件の異なる２段以上に分けて行い、少なくとも１段階でプロピレン重合体（Ａ１）を製造し、他の段階でプロピレン重合体（Ａ２）を製造することにより調製するか、あるいは、複数の重合器を用い、一方の重合器でプロピレン重合体（Ａ１）を製造し、他方の重合器でプロピレン重合体（Ａ２）をそれぞれ製造する方法。
　このような第１のプロピレン重合体組成物は、耐熱性、剛性および引張り破断伸びに優れるとともに、成形性に優れている。さらに、重合体組成物中の触媒残渣が少ないため、成形体が着色することがなく、しかも衛生性が良好である。
　次に、プロピレン重合体（Ａ１）およびプロピレン重合体（Ａ２）を重合する際に用いられるオレフィン重合用触媒、ならびにプロピレン重合体（Ａ１）およびプロピレン重合体（Ａ２）の製造方法について説明する。
　プロピレン重合体（Ａ１）およびプロピレン重合体（Ａ２）は、
　（ｉ）（ａ）シクロペンタジエニル骨格を有する配位子を含む周期律表第ＩＶＢ族の遷移金属化合物と、
（ｉｉ）（ｂ）有機アルミニウムオキシ化合物、および
　　　　（ｃ）前記遷移金属化合物（ａ）と反応してイオン対を形成する化合物
　からなる群より選ばれる少なくとも１種の化合物とを
含むオレフィン重合用触媒〔オレフィン重合用触媒（１）〕の存在下にプロピレンを重合することにより製造することができる。
　図１にプロピレン重合体（Ａ１）およびプロピレン重合体（Ａ２）の重合に用いられるオレフィン重合用触媒の調製工程を示す。
　（ａ）シクロペンタジエニル骨格を有する配位子を含む周期律表第ＩＶＢ族の遷移金属化合物としては、たとえば下記式（Ｉａ）で表わされる遷移金属化合物および下記式（Ｉ）で表わされる遷移金属化合物が挙げられる。
　　ＭＬｘ　　　　　　　　　　　　　　　　　　　　　　　　　　…（Ｉａ）
　式中、Ｍは、チタニウム、ジルコニウム、ハフニウム、バナジウム、ニオブ、タンタルおよびクロムからなる群より選ばれる遷移金属原子、好ましくはチタニウム、ジルコニウムまたはハフニウムであり、ｘは遷移金属の原子価である。
　Ｌは、遷移金属に配位する配位子または基であり、少なくとも１個のＬはシクロペンタジエニル骨格を有する配位子であり、少なくとも２個のＬがシクロペンタジエニル骨格を有する配位子であることが好ましい。
　シクロペンタジエニル骨格を有する配位子としては、たとえば、シクロペンタジエニル基、インデニル基、４，５，６，７−テトラヒドロインデニル基、４，５，６，６ａ−テトラヒドロペンタレニル基、７，８−ジヒドロ−３Ｈ，６Ｈ−ａｓ−インダセニル基、フルオレニル基などを例示することができる。これらの基は、アルキル基、アリール基、アラルキル基、トリアルキルシリル基、ハロゲン原子、アルコキシ基、アリーロキシ基、鎖状アルキレン基、環状アルキレン基などで置換されていてもよい。またこれらのシクロペンタジエニル骨格を有する基は、ベンゼン環、ナフタレン環、アセナフテン環、インデン環などと縮環していてもよい。
　これらの遷移金属に配位するシクロペンタジエニル骨格を有する配位子の中では、インデニル骨格を有する配位子であることが好ましく、特に置換基を有するインデニル骨格を有する配位子であることが好ましい。
　上記一般式（Ｉａ）で表される遷移金属化合物がシクロペンタジエニル骨格を有する基を２個以上含む場合には、そのうち２個のシクロペンタジエニル骨格を有する基同士は、
　エチレン、プロピレンなどのアルキレン基；
　１，２−ジ（メチル）エチレンなどの置換アルキレン基；
　１，４−シクロヘキシレン、１，３−シクロペンチレンなどのシクロアルキレン基；
　イソプロピリデン、ジフェニルメチレンなどの置換アルキリデン基；
　シリレン基；
　ジメチルシリレン基、ジフェニルシリレン基、メチルフェニルシリレン基などの置換シリレン基；
　ゲルミル基；
　−Ｐ（Ｒａ）−、−Ｐ（Ｏ）（Ｒｂ）−、−ＳＯ２Ｎ−（Ｒｃ）−、−Ｓｎ（Ｒｄ２）−、［ただしＲａ、ＲｃおよびＲｄ２はアルキル基であり、Ｒｂはアリール基である。］
などを介して結合されていることが好ましい。
　これらの中では、ジメチルシリレン基、ジフェニルシリレン基、メチルフェニルシリレン基などの置換シリレン基を介して結合されていることが特に好ましい。
　シクロペンタジエニル骨格を有する配位子以外のＬは、メチル基、エチル基、プロピル基、イソプロピル基、ブチル基、プロピル基、ペンチル基、ネオペンチル基などのアルキル基；シクロペンチル基、シクロヘキシル基などのシクロアルキル基；フェニル基、トリル基、メシチル基などのアリール基；ベンジル基、ネオフィル基などのアラルキル基などの炭素数１〜１０の炭化水素基、
　メトキシ基、エトキシ基、プロポキシ基、ブトキシ基などの炭素数１〜１０のアルコキシ基、
　フェノキシ基などの炭素数６〜１０のアリーロキシ基、
　メシチルスルホナト基、フェニルスルホナト基、ベンジルスルホナト基、メチルスルホナト基、ｐ−トルエンスルホナト基、トリフルオロメタンスルホナト基などの−ＯＳＯ２Ｒｅ、−ＣＨ２ＳｉＲｅ３（但し、Ｒｅは炭素数１〜１０の炭化水素基である）、
　フッ素、塩素、臭素、ヨウ素などのハロゲン原子、
　または、水素原子である。
　シクロペンタジエニル骨格を有する配位子以外のＬが２個以上である場合、各同一でも異なっていてもよい。
　このような上記式（Ｉａ）で表される遷移金属化合物は、たとえば遷移金属の原子価が４である場合、より具体的には下記式（Ｉｂ）で表される。
　　Ｒ４ｋＲ５ｌＲ６ｍＲ７ｎＭ　　　　　　　　　　　　　　　　…（Ｉｂ）
　式中、Ｍは上記遷移金属であり、Ｒ４は上記式（Ｉａ）と同様のシクロペンタジエニル骨格を有する配位子であり、Ｒ５、Ｒ６およびＲ７は上記式（Ｉａ）と同様のシクロペンタジエニル骨格を有する配位子、あるいは上述したようなシクロペンタジエニル骨格を有する配位子以外のＬと同様の基である。ｋは１以上の整数であり、ｋ＋ｌ＋ｍ＋ｎ＝４である。
　本発明では上記式（Ｉｂ）において、Ｒ４、Ｒ５、Ｒ６およびＲ７のうち少なくとも２個、たとえばＲ４およびＲ５が置換基を有するインデニル基である遷移金属化合物が好ましく用いられる。この場合これらの２個のシクロペンタジエニル骨格を有する基同士は、上記式（Ｉａ）の場合と同様の基を介して結合されていることが好ましい。
　以下に、Ｍがジルコニウムである遷移金属化合物について具体的な化合物を例示する。
　ｒａｃ−エチレン−ビス｛１−（２−メチルインデニル）｝ジルコニウムジクロリド、
　ｒａｃ−ジメチルシリレン−ビス｛１−（２−メチルインデニル）｝ジルコニウムジクロリド、
　ｒａｃ−ジメチルシリレン−ビス｛１−（２−メチルインデニル）｝ジルコニウムジヒドリド、
　ｒａｃ−ジメチルシリレン−ビス｛１−（２−メチルインデニル）｝ジルコニウム二弗化物、
　ｒａｃ−ジメチルシリレン−ビス｛１−（２−メチルインデニル）｝ジルコニウムジブロミド、
　ｒａｃ−ジメチルシリレン−ビス｛１−（２−メチルインデニル）｝ジルコニウム二沃化物、
　ｒａｃ−ジメチルシリレン−ビス｛１−（２−メチルインデニル）｝ジルコニウムジメトキシド、
　ｒａｃ−ジメチルシリレン−ビス｛１−（２−メチルインデニル）｝ジルコニウムジ−ｎ−ブトキシド、
　ｒａｃ−ジメチルシリレン−ビス｛１−（２−メチルインデニル）｝ジルコニウムジフェノキシド、
　ｒａｃ−ジメチルシリレン−ビス｛１−（２−メチルインデニル）｝ジルコニウムジ−ｔ−ブトキシド、
　ｒａｃ−ジメチルシリレン−ビス｛１−（２−メチルインデニル）｝ジルコニウムジメチル、
　ｒａｃ−ジメチルシリレン−ビス｛１−（２−メチルインデニル）｝ジルコニウムジネオペンチル、
　ｒａｃ−ジメチルシリレン−ビス｛１−（２−メチルインデニル）｝ジルコニウムジトリメチルシリルメチル、
　ｒａｃ−ジメチルシリレン−ビス｛１−（２−メチルインデニル）｝ジルコニウムジトシラート、
　ｒａｃ−ジメチルシリレン−ビス｛１−（２−メチルインデニル）｝ジルコニウムジメシラート、
　ｒａｃ−ジメチルシリレン−ビス｛１−（２−メチルインデニル）｝ジルコニウムジ（メシチルスルフォナート）、
　ｒａｃ−ジメチルシリレン−ビス｛１−（２−メチルインデニル）｝ジルコニウムジ（フェニスルフォナート）、
　ｒａｃ−ジメチルシリレン−ビス｛１−（２−メチルインデニル）｝ジルコニウムジ（ベンジルスルフォナート）、
　ｒａｃ−ジメチルシリレン−ビス｛１−（２−メチルインデニル）｝ジルコニウムジ（トリフルオロメタンスルフォナート）、
　ｒａｃ−ジメチルシリレン−ビス｛１−（２−メチルインデニル）｝ジルコニウムモノクロリドモノヒドリド、
　ｒａｃ−ジメチルシリレン−ビス｛１−（２−メチルインデニル）｝ジルコニウムモノクロリドモノ弗化物、
　ｒａｃ−ジメチルシリレン−ビス｛１−（２−メチルインデニル）｝ジルコニウムモノクロリドモノブロミド、
　ｒａｃ−ジメチルシリレン−ビス｛１−（２−メチルインデニル）｝ジルコニウムモノクロリドモノ沃化物、
　ｒａｃ−ジメチルシリレン−ビス｛１−（２−メチルインデニル）｝ジルコニウムモノクロリドモノメトキシド、
　ｒａｃ−ジメチルシリレン−ビス｛１−（２−メチルインデニル）｝ジルコニウムモノクロリドモノ−ｎ−ブトキシド、
　ｒａｃ−ジメチルシリレン−ビス｛１−（２−メチルインデニル）｝ジルコニウムモノクロリドモノフェノキシド、
　ｒａｃ−ジメチルシリレン−ビス｛１−（２−メチルインデニル）｝ジルコニウムモノクロリドモノ−ｔ−ブトキシド、
　ｒａｃ−ジメチルシリレン−ビス｛１−（２−メチルインデニル）｝ジルコニウムモノクロリドモノメチル、
　ｒａｃ−ジメチルシリレン−ビス｛１−（２−メチルインデニル）｝ジルコニウムモノクロリドモノネオペンチル、
　ｒａｃ−ジメチルシリレン−ビス｛１−（２−メチルインデニル）｝ジルコニウムモノクロリドモノトリメチルシリルメチル、
　ｒａｃ−ジメチルシリレン−ビス｛１−（２−メチルインデニル）｝ジルコニウムモノクロリドモノトシラート、
　ｒａｃ−ジメチルシリレン−ビス｛１−（２−メチルインデニル）｝ジルコニウムモノクロリドモノメシラート、
　ｒａｃ−ジメチルシリレン−ビス｛１−（２−メチルインデニル）｝ジルコニウムモノクロリドモノ（メシチルスルフォナート）、
　ｒａｃ−ジメチルシリレン−ビス｛１−（２−メチルインデニル）｝ジルコニウムモノクロリドモノ（フェニルスルフォナート）、
　ｒａｃ−ジメチルシリレン−ビス｛１−（２−メチルインデニル）｝ジルコニウムモノクロリドモノ（ベンジルスルフォナート）、
　ｒａｃ−ジメチルシリレン−ビス｛１−（２−メチルインデニル）｝ジルコニウムモノクロリドモノ（トリフルオロメタンスルフォナート）、
　ｒａｃ−ジフェニルシリレン−ビス｛１−（２−メチルインデニル）｝ジルコニウムジクロリド、
　ｒａｃ−メチルフェニルシリレン−ビス｛１−（２−メチルインデニル）｝ジルコニウムジクロリド、
　ｒａｃ−シリレン−ビス｛１−（２−メチルインデニル）｝ジルコニウムジクロリド、
　ｒａｃ−ジメチルゲルミレン−ビス｛１−（２−メチルインデニル）｝ジルコニウムジクロリド、
　ｒａｃ−フェニルフォスフィニレン−ビス｛１−（２−メチルインデニル）｝ジルコニウムジクロリド、
　ｒａｃ−エチレン−ビス｛１−（２，４−ジメチルインデニル）｝ジルコニウムジクロリド、
　ｒａｃ−エチレン−ビス｛１−（２−メチル，４−イソプロピルインデニル）｝ジルコニウムジクロリド、
　ｒａｃ−ジメチルシリレン−ビス｛１−（２，４−ジメチルインデニル）｝ジルコニウムジクロリド、
　ｒａｃ−ジメチルシリレン−ビス｛１−（２−メチル，４−エチルインデニル）｝ジルコニウムジクロリド、
　ｒａｃ−ジメチルシリレン−ビス｛１−（２−メチル，４−ｎ−プロピルインデニル）｝ジルコニウムジクロリド、
　ｒａｃ−ジメチルシリレン−ビス｛１−（２−メチル，イソプロピルインデニル）｝ジルコニウムジクロリド、
　ｒａｃ−ジメチルシリレン−ビス｛１−（２−メチル，４−ｎ−ブチルインデニル）｝ジルコニウムジクロリド、
　ｒａｃ−ジメチルシリレン−ビス｛１−（２−メチル，４−ｉ−ブチルインデニル）｝ジルコニウムジクロリド、
　ｒａｃ−ジメチルシリレン−ビス｛１−（２−メチル，４−ｔ−ブチルインデニル）｝ジルコニウムジクロリド、
　ｒａｃ−ジメチルシリレン−ビス｛１−（２−メチル，４−トリメチルシリルインデニル）｝ジルコニウムジクロリド、
　ｒａｃ−ジメチルシリレン−ビス｛１−（２−エチル，４−イソプロピルインデニル）｝ジルコニウムジクロリド、
　ｒａｃ−ジメチルシリレン−ビス｛１−（２−ｎ−プロピル，４−イソプロピルインデニル）｝ジルコニウムジクロリド、
　ｒａｃ−ジメチルシリレン−ビス｛１−（２−ｉ−プロピル，４−イソプロピルインデニル）｝ジルコニウムジクロリド、
　ｒａｃ−ジメチルシリレン−ビス｛１−（２−ｎ−ブチル，４−イソプロピルインデニル）｝ジルコニウムジクロリド、
　ｒａｃ−ジメチルシリレン−ビス｛１−（２−ｉ−ブチル，４−イソプロピルインデニル）｝ジルコニウムジクロリド、
　ｒａｃ−ジメチルシリレン−ビス｛１−（２−ｔ−ブチル，４−イソプロピルインデニル）｝ジルコニウムジクロリド、
　ｒａｃ−ジメチルシリレン−ビス｛１−（２−トリメチルシリル，４−イソプロピルインデニル）｝ジルコニウムジクロリド、
　ｒａｃ−ジメチルシリレン−ビス｛１−（２−フェニル，４−イソプロピルインデニル）｝ジルコニウムジクロリド、
　ｒａｃ−ジフェニルシリレン−ビス｛１−（２，４−ジメチルインデニル）｝ジルコニウムジクロリド、
　ｒａｃ−ジフェニルシリレン−ビス｛１−（２−メチル，４−イソプロピルインデニル）｝ジルコニウムジクロリド、
　ｒａｃ−メチルフェニルシリレン−ビス｛１−（２，４−ジメチルインデニル）｝ジルコニウムジクロリド、
　ｒａｃ−メチルフェニルシリレン−ビス｛１−（２−メチル，４−イソプロピルインデニル）｝ジルコニウムジクロリド、
　ｒａｃ−エチレン−ビス｛１−（２，５−ジメチルインデニル）｝ジルコニウムジクロリド、
　ｒａｃ−エチレン−ビス｛１−（２−メチル，５−イソプロピルインデニル）｝ジルコニウムジクロリド、
　ｒａｃ−ジメチルシリレン−ビス｛１−（２，５−ジメチルインデニル）｝ジルコニウムジクロリド、
　ｒａｃ−ジメチルシリレン−ビス｛１−（２−メチル，５−イソプロピルインデニル）｝ジルコニウムジクロリド、
　ｒａｃ−ジフェニルシリレン−ビス｛１−（２，５−ジメチルインデニル）｝ジルコニウムジクロリド、
　ｒａｃ−ジフェニルシリレン−ビス｛１−（２−メチル，５−イソプロピルインデニル）｝ジルコニウムジクロリド、
　ｒａｃ−メチルフェニルシリレン−ビス｛１−（２，５−ジメチルインデニル）｝ジルコニウムジクロリド、
　ｒａｃ−メチルフェニルシリレン−ビス｛１−（２−メチル，５−イソプロピルインデニル）｝ジルコニウムジクロリド、
　ｒａｃ−エチレン−ビス｛１−（２，６−ジメチルインデニル）｝ジルコニウムジクロリド、
　ｒａｃ−エチレン−ビス｛１−（２−メチル，６−イソプロピルインデニル）｝ジルコニウムジクロリド、
　ｒａｃ−ジメチルシリレン−ビス｛１−（２，６−ジメチルインデニル）｝ジルコニウムジクロリド、
　ｒａｃ−ジメチルシリレン−ビス｛１−（２−メチル，６−イソプロピルインデニル）｝ジルコニウムジクロリド、
　ｒａｃ−ジフェニルシリレン−ビス｛１−（２，６−ジメチルインデニル）｝ジルコニウムジクロリド、
　ｒａｃ−ジフェニルシリレン−ビス｛１−（２−メチル，６−イソプロピルインデニル）｝ジルコニウムジクロリド、
　ｒａｃ−メチルフェニルシリレン−ビス｛１−（２，６−ジメチルインデニル）｝ジルコニウムジクロリド、
　ｒａｃ−メチルフェニルシリレン−ビス｛１−（２−メチル，６−イソプロピルインデニル）｝ジルコニウムジクロリド、
　ｒａｃ−エチレン−ビス｛１−（２，４，５−トリメチルインデニル）｝ジルコニウムジクロリド、
　ｒａｃ−エチレン−ビス｛１−（２−イソプロピル−４，５−ジメチルインデニル）｝ジルコニウムジクロリド、
　ｒａｃ−ジメチルシリレン−ビス｛１−（２，４，５−トリメチルインデニル）｝ジルコニウムジクロリド、
　ｒａｃ−ジフェニルシリレン−ビス｛１−（２，４，５−トリメチルインデニル）｝ジルコニウムジクロリド、
　ｒａｃ−メチルフェニルシリレン−ビス｛１−（２，４，５−トリメチルインデニル）｝ジルコニウムジクロリド、
　ｒａｃ−エチレン−ビス｛１−（２，５，６−トリメチルインデニル）｝ジルコニウムジクロリド、
　ｒａｃ−ジメチルシリレン−ビス｛１−（２，５，６−トリメチルインデニル）｝ジルコニウムジクロリド、
　ｒａｃ−ジフェニルシリレン−ビス｛１−（２，５，６−トリメチルインデニル）｝ジルコニウムジクロリド、
　ｒａｃ−メチルフェニルシリレン−ビス｛１−（２，５，６−トリメチルインデニル）｝ジルコニウムジクロリド、
　ｒａｃ−エチレン−ビス｛１−（２−メチル−５−ｔ−ブチルインデニル）｝ジルコニウムジクロリド、
　ｒａｃ−ジメチルシリレン−ビス｛１−（２−メチル−５−ｔ−ブチルインデニル）｝ジルコニウムジクロリド、
　ｒａｃ−ジフェニルシリレン−ビス｛１−（２−メチル−５−ｔ−ブチルインデニル）｝ジルコニウムジクロリド、
　ｒａｃ−メチルフェニルシリレン−ビス｛１−（２−メチル−５−ｔ−ブチルインデニル）｝ジルコニウムジクロリド、
　ｒａｃ−エチレン−ビス｛１−（２−メチル−６−ｔ−ブチルインデニル）｝ジルコニウムジクロリド、
　ｒａｃ−ジメチルシリレン−ビス｛１−（２−メチル−６−ｔ−ブチルインデニル）｝ジルコニウムジクロリド、
　ｒａｃ−ジフェニルシリレン−ビス｛１−（２−メチル−６−ｔ−ブチルインデニル）｝ジルコニウムジクロリド、
　ｒａｃ−メチルフェニルシリレン−ビス｛１−（２−メチル−６−ｔ−ブチルインデニル）｝ジルコニウムジクロリド、
　ｒａｃ−エチレン−ビス｛１−（２−メチル−５，６−ジ−ｔ−ブチルインデニル）｝ジルコニウムジクロリド、
　ｒａｃ−ジメチルシリレン−ビス｛１−（２−メチル−５，６−ジ−ｔ−ブチルインデニル）｝ジルコニウムジクロリド、
　ｒａｃ−ジフェニルシリレン−ビス｛１−（２−メチル−５，６−ジ−ｔ−ブチルインデニル）｝ジルコニウムジクロリド、
　ｒａｃ−メチルフェニルシリレン−ビス｛１−（２−メチル−５，６−ジ−ｔ−ブチルインデニル）｝ジルコニウムジクロリド、
　ｒａｃ−エチレン−ビス｛１−（２−メチル−５−トリメチルシリルインデニル）｝ジルコニウムジクロリド、
　ｒａｃ−ジメチルシリレン−ビス｛１−（２−メチル−５−トリメチルシリルインデニル）｝ジルコニウムジクロリド、
　ｒａｃ−ジフェニルシリレン−ビス｛１−（２−メチル−５−トリメチルシリルインデニル）｝ジルコニウムジクロリド、
　ｒａｃ−メチルフェニルシリレン−ビス｛１−（２−メチル−５−トリメチルシリルインデニル）｝ジルコニウムジクロリド、
　ｒａｃ−エチレン−ビス｛１−（２−メチル−６−トリメチルシリルインデニル）｝ジルコニウムジクロリド、
　ｒａｃ−ジメチルシリレン−ビス｛１−（２−メチル−６−トリメチルシリルインデニル）｝ジルコニウムジクロリド、
　ｒａｃ−ジフェニルシリレン−ビス｛１−（２−メチル−６−トリメチルシリルインデニル）｝ジルコニウムジクロリド、
　ｒａｃ−メチルフェニルシリレン−ビス｛１−（２−メチル−６−トリメチルシリルインデニル）｝ジルコニウムジクロリド、
　ｒａｃ−エチレン−ビス｛１−（２−メチル−５，６−ビストリメチルシリルインデニル）｝ジルコニウムジクロリド、
　ｒａｃ−ジメチルシリレン−ビス｛１−（２−メチル−５，６−ビストリメチルシリルインデニル）｝ジルコニウムジクロリド、
　ｒａｃ−ジフェニルシリレン−ビス｛１−（２−メチル−５，６−ビストリメチルシリルインデニル）｝ジルコニウムジクロリド、
　ｒａｃ−メチルフェニルシリレン−ビス｛１−（２−メチル−５，６−ビストリメチルシリルインデニル）｝ジルコニウムジクロリド、
　ｒａｃ−エチレン−ビス｛１−（２−メチル−５，６−ビストリフェニルシリルインデニル）｝ジルコニウムジクロリド、
　ｒａｃ−ジメチルシリレン−ビス｛１−（２−メチル−５，６−ビストリフェニルシリルインデニル）｝ジルコニウムジクロリド、
　ｒａｃ−エチレン−ビス｛１−（２−メチル−４−メトキシインデニル）｝ジルコニウムジクロリド、
　ｒａｃ−ジメチルシリレン−ビス｛１−（２−メチル−４−メトキシインデニル）｝ジルコニウムジクロリド、
　ｒａｃ−ジフェニルシリレン−ビス｛１−（２−メチル−４−メトキシインデニル）｝ジルコニウムジクロリド、
　ｒａｃ−メチルフェニルシリレン−ビス｛１−（２−メチル−４−メトキシインデニル）｝ジルコニウムジクロリド、
　ｒａｃ−ジメチルシリレン−ビス｛１−（２−メチル−５−メトキシインデニル）｝ジルコニウムジクロリド、
　ｒａｃ−ジメチルシリレン−ビス｛１−（２−メチル−６−メトキシインデニル）｝ジルコニウムジクロリド、
　ｒａｃ−エチレン−ビス｛１−（２−メチル−５，６−ジメトキシインデニル）｝ジルコニウムジクロリド、
　エチレン−ビス｛１−（２−メチル−４，５，６，７−テトラヒドロインデニル）｝ジルコニウムジクロリド、
　ジメチルシリレン−ビス｛１−（４，５，６，７−テトラヒドロインデニル）｝ジルコニウムジクロリド、
　ジメチルシリレン−ビス｛１−（２−メチル−４，５，６，７−テトラヒドロインデニル）｝ジルコニウムジクロリド、
　ジメチルシリレン−ビス｛１−（２−メチルシクロペンタジエニル）｝ジルコニウムジクロリド、
　ジメチルシリレン−ビス｛１−（３−メチルシクロペンタジエニル）｝ジルコニウムジクロリド、
　ジメチルシリレン−ビス｛１−（４−メチルシクロペンタジエニル）｝ジルコニウムジクロリド、
　ジメチルシリレン−ビス｛１−（５−メチルシクロペンタジエニル）｝ジルコニウムジクロリド、
　ジメチルシリレン−ビス｛１−（２，４−ジメチルシクロペンタジエニル）｝ジルコニウムジクロリド、
　ジメチルシリレン−ビス｛１−（２，５−ジメチルシクロペンタジエニル）｝ジルコニウムジクロリド、
　ジメチルシリレン−ビス｛１−（２，４，５−トリメチルシクロペンタジエニル）｝ジルコニウムジクロリド、
　また上記のようなジルコニウム化合物において、ジルコニウム原子を、チタン原子、ハフニウム原子、バナジウム原子、ニオブ原子、タンタル原子またはクロム原子に置換えた化合物を用いることもできる。
　前記式（Ｉａ）で表される遷移金属化合物のうち、中心の金属原子がジルコニウムであり、少なくとも２個のインデニル骨格を含む配位子を有する遷移金属化合物が好ましい。
　本発明では、遷移金属化合物（ａ）として、特に下記式（Ｉ）で表される遷移金属化合物が好ましく用いられる。
　式中、Ｍは周期律表第ＩＶａ、Ｖａ、ＶＩａ族の遷移金属原子を示し、具体的には、チタニウム、ジルコニウム、ハフニウム、バナジウム、ニオブ、タンタル、クロム、モリブデンまたはタングステンであり、好ましくはチタニウム、ジルコニウム、ハフニウムであり、特に好ましくはジルコニウムである。
　Ｒ１は、炭素数２〜６の炭化水素基を示し、具体的には、
　エチル、ｎ−プロピル、イソプロピル、ｎ−ブチル、イソブチル、ｓｅｃ−ブチル、ｔｅｒｔ−ブチル、ｎ−ペンチル、ネオペンチル、ｎ−ヘキシル、シクロヘキシルなどのアルキル基、ビニル、プロペニルなどのアルケニル基などが挙げられる。
　これらのうちインデニル基に結合した炭素が１級炭素であるアルキル基が好ましく、さらにインデニル基に結合した炭素が１級炭素である炭素数２〜４のアルキル基が好ましく、特に、エチル基が好ましい。
　Ｒ２は、炭素数６〜１６のアリール基を示し、具体的には、
　フェニル、α−ナフチル、β−ナフチル、アントラセニル、フェナントリル、ピレニル、アセナフチル、フェナレニル、アセアントリレニル、テトラヒドロナフチル、インダニルなどである。これらのうちフェニル、ナフチル、アントラセニル、フェナントリルであることが好ましい。
　これらのアリール基は、フッ素、塩素、臭素、ヨウ素などのハロゲン原子；
　メチル、エチル、プロピル、ブチル、ヘキシル、シクロヘキシル、オクチル、ノニル、ドデシル、アイコシル、ノルボルニル、アダマンチルなどのアルキル基、ビニル、プロペニル、シクロヘキセニルなどのアルケニル基、ベンジル、フェニルエチル、フェニルプロピルなどのアリールアルキル基、フェニル、トリル、ジメチルフェニル、トリメチルフェニル、エチルフェニル、プロピルフェニル、ビフェニル、ナフチル、メチルナフチル、アントラセニル、フェナントリルなどのアリール基などの炭素数１〜２０の炭化水素基；
　トリメチルシリル、トリエチルシリル、トリフェニルシリルなどの有機シリル基で置換されていてもよい。
　Ｘ１およびＸ２は、水素原子、ハロゲン原子、炭素数１〜２０の炭化水素基、炭素数１〜２０のハロゲン化炭化水素基、酸素含有基またはイオウ含有基を示し、具体的には、
　ハロゲン原子、炭素数１〜２０の炭化水素基としては、前記と同様の原子および基を例示することができる。また、炭素数１〜２０のハロゲン化炭化水素基としては、前記炭素数１〜２０の炭化水素基にハロゲン原子が置換した基を例示することができる。
　酸素含有基としては、ヒドロオキシ基、メトキシ、エトキシ、プロポキシ、ブトキシなどのアルコキシ基、フェノキシ、メチルフェノキシ、ジメチルフェノキシ、ナフトキシなどのアリロキシ基、フェニルメトキシ、フェニルエトキシなどのアリールアルコキシ基などが挙げられる。
　イオウ含有基としては、前記酸素含有基の酸素がイオウに置換した置換基、およびメチルスルホネート、トリフルオロメタンスルフォネート、フェニルスルフォネート、ベンジルスルフォネート、ｐ−トルエンスルフォネート、トリメチルベンゼンスルフォネート、トリイソブチルベンゼンスルフォネート、ｐ−クロルベンゼンスルフォネート、ペンタフルオロベンゼンスルフォネートなどのスルフォネート基、メチルスルフィネート、フェニルスルフィネート、ベンゼンスルフィネート、ｐ−トルエンスルフィネート、トリメチルベンゼンスルフィネート、ペンタフルオロベンゼンスルフィネートなどのスルフィネート基が挙げられる。
　これらのうち、ハロゲン原子、炭素数１〜２０の炭化水素基であることが好ましい。
　Ｙは、炭素数１〜２０の２価の炭化水素基、炭素数１〜２０の２価のハロゲン化炭化水素基、２価のケイ素含有基、２価のゲルマニウム含有基、２価のスズ含有基、−Ｏ−、−ＣＯ−、−Ｓ−、−ＳＯ−、−ＳＯ２−、−ＮＲ３−、−Ｐ（Ｒ３）−、−Ｐ（Ｏ）（Ｒ３）−、−ＢＲ３−または−ＡｌＲ３−［ただし、Ｒ３は水素原子、ハロゲン原子、炭素数１〜２０の炭化水素基、炭素数１〜２０のハロゲン化炭化水素基］を示し、具体的には、
　メチレン、ジメチルメチレン、１，２−エチレン、ジメチル−１，２−エチレン、１，３−トリメチレン、１，４−テトラメチレン、１，２−シクロヘキシレン、１，４−シクロヘキシレンなどのアルキレン基、ジフェニルメチレン、ジフェニル−１，２−エチレンなどのアリールアルキレン基などの炭素数１〜２０の２価の炭化水素基；
　クロロメチレンなどの上記炭素数１〜２０の２価の炭化水素基をハロゲン化したハロゲン化炭化水素基；
　メチルシリレン、ジメチルシリレン、ジエチルシリレン、ジ（ｎ−プロピル）シリレン、ジ（ｉ−プロピル）シリレン、ジ（シクロヘキシル）シリレン、メチルフェニルシリレン、ジフェニルシリレン、ジ（ｐ−トリル）シリレン、ジ（ｐ−クロロフェニル）シリレンなどのアルキルシリレン、アルキルアリールシリレン、アリールシリレン基、テトラメチル−１，２−ジシリル、テトラフェニル−１，２−ジシリルなどのアルキルジシリル、アルキルアリールジシリル、アリールジシリル基などの２価のケイ素含有基；
　上記２価のケイ素含有基のケイ素をゲルマニウムに置換した２価のゲルマニウム含有基；
　上記２価のケイ素含有基のケイ素をスズに置換した２価のスズ含有基置換基などであり、
　Ｒ３は、前記と同様のハロゲン原子、炭素数１〜２０の炭化水素基、炭素数１〜２０のハロゲン化炭化水素基である。
　このうち２価のケイ素含有基、２価のゲルマニウム含有基、２価のスズ含有基であることが好ましく、２価のケイ素含有基であることがより好ましく、アルキルシリレン、アルキルアリールシリレン、アリールシリレンであることがより好ましい。
　以下に上記式（Ｉ）で表される遷移金属化合物の具体的な例を示す。
　ｒａｃ−ジメチルシリレン−ビス｛１−（２−エチル−４−フェニルインデニル）｝ジルコニウムジクロリド、
　ｒａｃ−ジメチルシリレン−ビス｛１−（２−エチル−４−（α−ナフチル）インデニル）｝ジルコニウムジクロリド、
　ｒａｃ−ジメチルシリレン−ビス｛１−（２−エチル−４−（β−ナフチル）インデニル）｝ジルコニウムジクロリド、
　ｒａｃ−ジメチルシリレン−ビス｛１−（２−エチル−４−（２−メチル−１−ナフチル）インデニル）｝ジルコニウムジクロリド、
　ｒａｃ−ジメチルシリレン−ビス｛１−（２−エチル−４−（５−アセナフチル）インデニル）｝ジルコニウムジクロリド、
　ｒａｃ−ジメチルシリレン−ビス｛１−（２−エチル−４−（９−アントラセニル）インデニル）｝ジルコニウムジクロリド、
　ｒａｃ−ジメチルシリレン−ビス｛１−（２−エチル−４−（９−フェナントリル）インデニル）｝ジルコニウムジクロリド、
　ｒａｃ−ジメチルシリレン−ビス｛１−（２−エチル−４−（ｏ−メチルフェニル）インデニル）｝ジルコニウムジクロリド、
　ｒａｃ−ジメチルシリレン−ビス｛１−（２−エチル−４−（ｍ−メチルフェニル）インデニル）｝ジルコニウムジクロリド、
　ｒａｃ−ジメチルシリレン−ビス｛１−（２−エチル−４−（ｐ−メチルフェニル）インデニル）｝ジルコニウムジクロリド、
　ｒａｃ−ジメチルシリレン−ビス｛１−（２−エチル−４−（２，３−ジメチルフェニル）インデニル）｝ジルコニウムジクロリド、
　ｒａｃ−ジメチルシリレン−ビス｛１−（２−エチル−４−（２，４−ジメチルフェニル）インデニル）｝ジルコニウムジクロリド、
　ｒａｃ−ジメチルシリレン−ビス｛１−（２−エチル−４−（２，５−ジメチルフェニル）インデニル）｝ジルコニウムジクロリド、
　ｒａｃ−ジメチルシリレン−ビス｛１−（２−エチル−４−（２，４，６−トリメチルフェニル）インデニル）｝ジルコニウムジクロリド、
　ｒａｃ−ジメチルシリレン−ビス｛１−（２−エチル−４−（ｏ−クロロフェニル）インデニル）｝ジルコニウムジクロリド、
　ｒａｃ−ジメチルシリレン−ビス｛１−（２−エチル−４−（ｍ−クロロフェニル）インデニル）｝ジルコニウムジクロリド、
　ｒａｃ−ジメチルシリレン−ビス｛１−（２−エチル−４−（ｐ−クロロフェニル）インデニル）｝ジルコニウムジクロリド、
　ｒａｃ−ジメチルシリレン−ビス｛１−（２−エチル−４−（２，３−ジクロロフェニル）インデニル）｝ジルコニウムジクロリド、
　ｒａｃ−ジメチルシリレン−ビス｛１−（２−エチル−４−（２，６−ジクロロフェニル）インデニル）｝ジルコニウムジクロリド、
　ｒａｃ−ジメチルシリレン−ビス｛１−（２−エチル−４−（３，５−ジクロロフェニル）インデニル）｝ジルコニウムジクロリド、
　ｒａｃ−ジメチルシリレン−ビス｛１−（２−エチル−４−（２−ブロモフェニル）インデニル）｝ジルコニウムジクロリド、
　ｒａｃ−ジメチルシリレン−ビス｛１−（２−エチル−４−（３−ブロモフェニル）インデニル）｝ジルコニウムジクロリド、
　ｒａｃ−ジメチルシリレン−ビス｛１−（２−エチル−４−（４−ブロモフェニル）インデニル）｝ジルコニウムジクロリド、
　ｒａｃ−ジメチルシリレン−ビス｛１−（２−エチル−４−（４−ビフェニリル）インデニル）｝ジルコニウムジクロリド、
　ｒａｃ−ジメチルシリレン−ビス｛１−（２−エチル−４−（４−トリメチルシリルフェニル）インデニル）｝ジルコニウムジクロリド、
　ｒａｃ−ジメチルシリレン−ビス｛１−（２−ｎ−プロピル−４−フェニルインデニル）｝ジルコニウムジクロリド、
　ｒａｃ−ジメチルシリレン−ビス｛１−（２−ｎ−プロピル−４−（α−ナフチル）インデニル）｝ジルコニウムジクロリド、
　ｒａｃ−ジメチルシリレン−ビス｛１−（２−ｎ−プロピル−４−（β−ナフチル）インデニル）｝ジルコニウムジクロリド、
　ｒａｃ−ジメチルシリレン−ビス｛１−（２−ｎ−プロピル−４−（２−メチル−１−ナフチル）インデニル）｝ジルコニウムジクロリド、
　ｒａｃ−ジメチルシリレン−ビス｛１−（２−ｎ−プロピル−４−（５−アセナフチル）インデニル）｝ジルコニウムジクロリド、
　ｒａｃ−ジメチルシリレン−ビス｛１−（２−ｎ−プロピル−４−（９−アントラセニル）インデニル）｝ジルコニウムジクロリド、
　ｒａｃ−ジメチルシリレン−ビス｛１−（２−ｎ−プロピル−４−（９−フェナントリル）インデニル）｝ジルコニウムジクロリド、
　ｒａｃ−ジメチルシリレン−ビス｛１−（２−ｉ−プロピル−４−フェニルインデニル）｝ジルコニウムジクロリド、
　ｒａｃ−ジメチルシリレン−ビス｛１−（２−ｉ−プロピル−４−（α−ナフチル）インデニル）｝ジルコニウムジクロリド、
　ｒａｃ−ジメチルシリレン−ビス｛１−（２−ｉ−プロピル−４−（β−ナフチル）インデニル）｝ジルコニウムジクロリド、
　ｒａｃ−ジメチルシリレン−ビス｛１−（２−ｉ−プロピル−４−（２−メチル−１−ナフチル）インデニル）｝ジルコニウムジクロリド、
　ｒａｃ−ジメチルシリレン−ビス｛１−（２−ｉ−プロピル−４−（５−アセナフチル）インデニル）｝ジルコニウムジクロリド、
　ｒａｃ−ジメチルシリレン−ビス｛１−（２−ｉ−プロピル−４−（９−アントラセニル）インデニル）｝ジルコニウムジクロリド、
　ｒａｃ−ジメチルシリレン−ビス｛１−（２−ｉ−プロピル−４−（９−フェナントリル）インデニル）｝ジルコニウムジクロリド、
　ｒａｃ−ジメチルシリレン−ビス｛１−（２−ｓ−ブチル−４−フェニルインデニル）｝ジルコニウムジクロリド、
　ｒａｃ−ジメチルシリレン−ビス｛１−（２−ｓ−ブチル−４−（α−ナフチル）インデニル）｝ジルコニウムジクロリド、
　ｒａｃ−ジメチルシリレン−ビス｛１−（２−ｓ−ブチル−４−（β−ナフチル）インデニル）｝ジルコニウムジクロリド、
　ｒａｃ−ジメチルシリレン−ビス｛１−（２−ｓ−ブチル−４−（８−メチル−９−ナフチル）インデニル）｝ジルコニウムジクロリド、
　ｒａｃ−ジメチルシリレン−ビス｛１−（２−ｓ−ブチル−４−（５−アセナフチル）インデニル）｝ジルコニウムジクロリド、
　ｒａｃ−ジメチルシリレン−ビス｛１−（２−ｓ−ブチル−４−（９−アントラセニル）インデニル）｝ジルコニウムジクロリド、
　ｒａｃ−ジメチルシリレン−ビス｛１−（２−ｓ−ブチル−４−（９−フェナントリル）インデニル）｝ジルコニウムジクロリド、
　ｒａｃ−ジメチルシリレン−ビス｛１−（２−ｎ−ペンチル−４−フェニルインデニル）｝ジルコニウムジクロリド、
　ｒａｃ−ジメチルシリレン−ビス｛１−（２−ｎ−ペンチル−４−（α−ナフチル）インデニル）｝ジルコニウムジクロリド、
　ｒａｃ−ジメチルシリレン−ビス｛１−（２−ｎ−ブチル−４−フェニルインデニル）｝ジルコニウムジクロリド、
　ｒａｃ−ジメチルシリレン−ビス｛１−（２−ｎ−ブチル−４−（α−ナフチル）インデニル）｝ジルコニウムジクロリド、
　ｒａｃ−ジメチルシリレン−ビス｛１−（２−ｎ−ブチル−４−（β−ナフチル）インデニル）｝ジルコニウムジクロリド、
　ｒａｃ−ジメチルシリレン−ビス｛１−（２−ｎ−ブチル−４−（２−メチル−１−ナフチル）インデニル）｝ジルコニウムジクロリド、
　ｒａｃ−ジメチルシリレン−ビス｛１−（２−ｎ−ブチル−４−（５−アセナフチル）インデニル）｝ジルコニウムジクロリド、
　ｒａｃ−ジメチルシリレン−ビス｛１−（２−ｎ−ブチル−４−（９−アントラセニル）インデニル）｝ジルコニウムジクロリド、
　ｒａｃ−ジメチルシリレン−ビス｛１−（２−ｎ−ブチル−４−（９−フェナントリル）インデニル）｝ジルコニウムジクロリド、
　ｒａｃ−ジメチルシリレン−ビス｛１−（２−ｉ−ブチル−４−フェニルインデニル）｝ジルコニウムジクロリド、
　ｒａｃ−ジメチルシリレン−ビス｛１−（２−ｉ−ブチル−４−（α−ナフチル）インデニル）｝ジルコニウムジクロリド、
　ｒａｃ−ジメチルシリレン−ビス｛１−（２−ｉ−ブチル−４−（β−ナフチル）インデニル）｝ジルコニウムジクロリド、
　ｒａｃ−ジメチルシリレン−ビス｛１−（２−ｉ−ブチル−４−（２−メチル−１−ナフチル）インデニル）｝ジルコニウムジクロリド、
　ｒａｃ−ジメチルシリレン−ビス｛１−（２−ｉ−ブチル−４−（５−アセナフチル）インデニル）｝ジルコニウムジクロリド、
　ｒａｃ−ジメチルシリレン−ビス｛１−（２−ｉ−ブチル−４−（９−アントラセニル）インデニル）｝ジルコニウムジクロリド、
　ｒａｃ−ジメチルシリレン−ビス｛１−（２−ｉ−ブチル−４−（９−フェナントリル）インデニル）｝ジルコニウムジクロリド、
　ｒａｃ−ジメチルシリレン−ビス｛１−（２−ネオペンチル−４−フェニルインデニル）｝ジルコニウムジクロリド、
　ｒａｃ−ジメチルシリレン−ビス｛１−（２−ネオペンチル−４−（α−ナフチル）インデニル）｝ジルコニウムジクロリド、
　ｒａｃ−ジメチルシリレン−ビス｛１−（２−ｎ−ヘキシル−４−フェニルインデニル）｝ジルコニウムジクロリド、
　ｒａｃ−ジメチルシリレン−ビス｛１−（２−ｎ−ヘキシル−４−（α−ナフチル）インデニル）｝ジルコニウムジクロリド、
　ｒａｃ−メチルフェニルシリレン−ビス｛１−（２−エチル−４−フェニルインデニル）｝ジルコニウムジクロリド、
　ｒａｃ−メチルフェニルシリレン−ビス｛１−（２−エチル−４−（α−ナフチル）インデニル）｝ジルコニウムジクロリド、
　ｒａｃ−メチルフェニルシリレン−ビス｛１−（２−エチル−４−（９−アントラセニル）インデニル）｝ジルコニウムジクロリド、
　ｒａｃ−メチルフェニルシリレン−ビス｛１−（２−エチル−４−（９−フェナントリル）インデニル）｝ジルコニウムジクロリド、
　ｒａｃ−ジフェニルシリレン−ビス｛１−（２−エチル−４−（フェニルインデニル）｝ジルコニウムジクロリド、
　ｒａｃ−ジフェニルシリレン−ビス｛１−（２−エチル−４−（α−ナフチル）インデニル）｝ジルコニウムジクロリド、
　ｒａｃ−ジフェニルシリレン−ビス｛１−（２−エチル−４−（９−アントラセニル）インデニル）｝ジルコニウムジクロリド、
　ｒａｃ−ジフェニルシリレン−ビス｛１−（２−エチル−４−（９−フェナントリル）インデニル）｝ジルコニウムジクロリド、
　ｒａｃ−ジフェニルシリレン−ビス｛１−（２−エチル−４−（４−ビフェリニル）インデニル）｝ジルコニウムジクロリド、
　ｒａｃ−メチレン−ビス｛１−（２−エチル−４−フェニルインデニル）｝ジルコニウムジクロリド、
　ｒａｃ−メチレン−ビス｛１−（２−エチル−４−（α−ナフチル）インデニル）｝ジルコニウムジクロリド、
　ｒａｃ−エチレン−ビス｛１−（２−エチル−４−フェニルインデニル）｝ジルコニウムジクロリド、
　ｒａｃ−エチレン−ビス｛１−（２−エチル−４−（α−ナフチル）インデニル）｝ジルコニウムジクロリド、
　ｒａｃ−エチレン−ビス｛１−（２−ｎ−プロピル−４−（α−ナフチル）インデニル）｝ジルコニウムジクロリド、
　ｒａｃ−ジメチルゲルミル−ビス｛１−（２−エチル−４−フェニルインデニル）｝ジルコニウムジクロリド、
　ｒａｃ−ジメチルゲルミル−ビス｛１−（２−エチル−４−（α−ナフチル）インデニル）｝ジルコニウムジクロリド、
　ｒａｃ−ジメチルゲルミル−ビス｛１−（２−ｎ−プロピル−４−フェニルインデニル）｝ジルコニウムジクロリドなど。
　本発明では、上記のような化合物においてジルコニウム金属、チタニウム金属、ハフニウム金属を、バナジウム金属、ニオブ金属、タンタル金属、クロム金属、モリブデン金属、タングステン金属に置き換えた遷移金属化合物を用いることもできる。
　このような前記式（Ｉ）で表される遷移金属化合物は、Ｊｏｕｒｎａｌ　ｏｆ　Ｏｒｇａｎｏｍｅｔａｌｌｉｃ　Ｃｈｅｍ．２８８（１９８５）、第６３〜６７頁、ヨーロッパ特許出願公開第０，３２０，７６２号明細書および実施例に準じて、たとえば下記のようにして製造することができる。
　ただし、ＺはＣｌ、Ｂｒ、Ｉ、ｏ−トシル基を示し、
　前記式（Ｉ）で表される遷移金属化合物は、通常ラセミ体として用いられるが、Ｒ型またはＳ型を用いることもできる。
　これらの遷移金属化合物（ａ）は単独で用いてもよいし、２種以上を組み合わせて用いてもよい。また炭化水素あるいはハロゲン化炭化水素に希釈して用いてもよい。
　プロピレン重合体（Ａ１）およびプロピレン重合体（Ａ２）の重合に用いられるオレフィン重合用触媒（１）を形成する（ｂ）有機アルミニウムオキシ化合物は、従来公知のアルミノキサンであってもよく、また特開平２−７８６８７号公報に例示されているようなベンゼン不溶性の有機アルミニウムオキシ化合物であってもよい。
　従来公知のアルミノキサンは、たとえば下記のような方法によって製造することができる。
（１）吸着水を含有する化合物あるいは結晶水を含有する塩類、たとえば塩化マグネシウム水和物、硫酸銅水和物、硫酸アルミニウム水和物、硫酸ニッケル水和物、塩化第１セリウム水和物などの炭化水素媒体懸濁液に、トリアルキルアルミニウムなどの有機アルミニウム化合物を添加して反応させる方法。
（２）ベンゼン、トルエン、エチルエーテル、テトラヒドロフランなどの媒体中で、トリアルキルアルミニウムなどの有機アルミニウム化合物に直接水や氷や水蒸気を作用させる方法。
（３）デカン、ベンゼン、トルエンなどの媒体中でトリアルキルアルミニウムなどの有機アルミニウム化合物に、ジメチルスズオキシド、ジブチルスズオキシドなどの有機スズ酸化物を反応させる方法。
　なお、該アルミノキサンは、少量の有機金属成分を含有してもよい。また回収された上記のアルミノキサンの溶液から溶媒あるいは未反応有機アルミニウム化合物を蒸留して除去した後、溶媒に再溶解あるいはアルミノキサンの貧溶媒に懸濁させてもよい。
　アルミノキサンを調製する際に用いられる有機アルミニウム化合物としては、具体的には、トリメチルアルミニウム、トリエチルアルミニウム、トリプロピルアルミニウム、トリイソプロピルアルミニウム、トリｎ−ブチルアルミニウム、トリイソブチルアルミニウム、トリｓｅｃ−ブチルアルミニウム、トリｔｅｒｔ−ブチルアルミニウム、トリペンチルアルミニウム、トリヘキシルアルミニウム、トリオクチルアルミニウム、トリデシルアルミニウムなどのトリアルキルアルミニウム；
　トリシクロヘキシルアルミニウム、トリシクロオクチルアルミニウムなどのトリシクロアルキルアルミニウム；
　ジメチルアルミニウムクロリド、ジエチルアルミニウムクロリド、ジエチルアルミニウムブロミド、ジイソブチルアルミニウムクロリドなどのジアルキルアルミニウムハライド；
　ジエチルアルミニウムハイドライド、ジイソブチルアルミニウムハイドライドなどのジアルキルアルミニウムハイドライド；
　ジメチルアルミニウムメトキシド、ジエチルアルミニウムエトキシドなどのジアルキルアルミニウムアルコキシド；
　ジエチルアルミニウムフェノキシドなどのジアルキルアルミニウムアリーロキシドなどが挙げられる。
　これらのうち、トリアルキルアルミニウム、トリシクロアルキルアルミニウムが好ましく、トリメチルアルミニウムが特に好ましい。
　また、アルミノキサンを調製する際に用いられる有機アルミニウム化合物として、下記一般式
　　（ｉ−Ｃ４Ｈ９）ｘＡｌｙ（Ｃ５Ｈ１０）ｚ
（式中、ｘ、ｙ、ｚは正の数であり、ｚ≧２ｘである。）
で表されるイソプレニルアルミニウムを用いることもできる。
　上記のような有機アルミニウム化合物は、単独であるいは組合せて用いられる。
　アルミノキサンの溶液または懸濁液に用いられる溶媒としては、ベンゼン、トルエン、キシレン、クメン、シメンなどの芳香族炭化水素、ペンタン、ヘキサン、ヘプタン、オクタン、デカン、ドデカン、ヘキサデカン、オクタデカンなどの脂肪族炭化水素、シクロペンタン、シクロヘキサン、シクロオクタン、メチルシクロペンタンなどの脂環族炭化水素、ガソリン、灯油、軽油などの石油留分あるいは上記芳香族炭化水素、脂肪族炭化水素、脂環族炭化水素のハロゲン化物とりわけ、塩素化物、臭素化物などの炭化水素溶媒が挙げられる。その他、エチルエーテル、テトラヒドロフランなどのエーテル類を用いることもできる。これらの溶媒のうち特に芳香族炭化水素または脂肪族炭化水素が好ましい。
　プロピレン重合体（Ａ１）およびプロピレン重合体（Ａ２）の重合に用いられるオレフィン重合用触媒（１）を形成する、前記遷移金属化合物（ａ）と反応してイオン対を形成する化合物（ｃ）としては、特開平１−５０１９５０号公報、特開平１−５０２０３６号公報、特開平３−１７９００５号公報、特開平３−１７９００６号公報、特開平３−２０７７０３号公報、特開平３−２０７７０４号公報、ＵＳ−５４７７１８号公報などに記載されたルイス酸、イオン性化合物およびカルボラン化合物を挙げることができる。
　ルイス酸としては、トリフェニルボロン、トリス（４−フルオロフェニル）ボロン、トリス（ｐ−トリル）ボロン、トリス（ｏ−トリル）ボロン、トリス（３，５−ジメチルフェニル）ボロン、トリス（ペンタフルオロフェニル）ボロン、ＭｇＣｌ２、Ａｌ２Ｏ３、ＳｉＯ２−Ａｌ２Ｏ３などが例示できる。
　イオン性化合物としては、トリフェニルカルベニウムテトラキス（ペンタフルオロフェニル）ボレート、トリｎ−ブチルアンモニウムテトラキス（ペンタフルオロフェニル）ボレート、Ｎ，Ｎ−ジメチルアニリニウムテトラキス（ペンタフルオロフェニル）ボレート、フェロセニウムテトラ（ペンタフルオロフェニル）ボレートなどが例示できる。
　カルボラン化合物としては、ドデカボラン、１−カルバウンデカボラン、ビスｎ−ブチルアンモニウム（１−カルベドデカ）ボレート、トリｎ−ブチルアンモニウム（７，８−ジカルバウンデカ）ボレート、トリｎ−ブチルアンモニウム（トリデカハイドライド−７−カルバウンデカ）ボレートなどが例示できる。
　上記のような前記遷移金属化合物（ａ）と反応してイオン対を形成する化合物（ｃ）は、２種以上混合して用いることができる。
　プロピレン重合体（Ａ１）およびプロピレン重合体（Ａ２）の重合に用いられるオレフィン重合用触媒（１）は、上記のような遷移金属化合物（ａ）と、有機アルミニウムオキシ化合物（ｂ）および化合物（ｃ）からなる群より選ばれる少なくとも１種の化合物とから形成されるが、これらとともに必要に応じて有機アルミニウム化合物（ｊ）を含有していてもよい。
　このような有機アルミニウム化合物（ｊ）としては、たとえば下記式（ＩＩ）で表される有機アルミニウム化合物を例示することができる。
　　Ｒ９ｎＡｌＸ３−ｎ　　　　　　　　　　　　　　　　　　　…　（ＩＩ）
（式中、Ｒ９は炭素数１〜１２の炭化水素基を示し、Ｘはハロゲン原子または水素原子を示し、ｎは１〜３である。）
　上記式（ＩＩ）において、Ｒ９は炭素数１〜１２の炭化水素基たとえばアルキル基、シクロアルキル基またはアリール基であるが、具体的には、メチル基、エチル基、ｎ−プロピル基、イソプロピル基、イソブチル基、ペンチル基、ヘキシル基、オクチル基、シクロペンチル基、シクロヘキシル基、フェニル基、トリル基などである。
　このような有機アルミニウム化合物（ｊ）としては、具体的には以下のような化合物が挙げられる。
　トリメチルアルミニウム、トリエチルアルミニウム、トリイソプロピルアルミニウム、トリイソブチルアルミニウム、トリオクチルアルミニウム、トリ（２−エチルヘキシル）アルミニウム、トリデシルアルミニウムなどのトリアルキルアルミニウム；
　イソプレニルアルミニウムなどのアルケニルアルミニウム；
　ジメチルアルミニウムクロリド、ジエチルアルミニウムクロリド、ジイソプロピルアルミニウムクロリド、ジイソブチルアルミニウムクロリド、ジメチルアルミニウムブロミドなどのジアルキルアルミニウムハライド；
　メチルアルミニウムセスキクロリド、エチルアルミニウムセスキクロリド、イソプロピルアルミニウムセスキクロリド、ブチルアルミニウムセスキクロリド、エチルアルミニウムセスキブロミドなどのアルキルアルミニウムセスキハライド；
　メチルアルミニウムジクロリド、エチルアルミニウムジクロリド、イソプロピルアルミニウムジクロリド、エチルアルミニウムジブロミドなどのアルキルアルミニウムジハライド；
　ジエチルアルミニウムハイドライド、ジイソブチルアルミニウムハイドライドなどのアルキルアルミニウムハイドライドなど。
　また有機アルミニウム化合物（ｊ）として、下記式（ＩＩＩ）で表される化合物を用いることもできる。
　　Ｒ９ｎＡｌＬ３−ｎ　　　　　　　　　　　　　　　　　　…　（ＩＩＩ）
（式中、Ｒ９は上記と同様であり、Ｌは−ＯＲ１０基、−ＯＳｉＲ１１３基、−ＯＡｌＲ１２２基、−ＮＲ１３２基、−ＳｉＲ１４３基または−Ｎ（Ｒ１５）ＡｌＲ１６２基であり、ｎは１〜２であり、Ｒ１０、Ｒ１１、Ｒ１２およびＲ１６はメチル基、エチル基、イソプロピル基、イソブチル基、シクロヘキシル基、フェニル基などであり、Ｒ１３は水素原子、メチル基、エチル基、イソプロピル基、フェニル基、トリメチルシリル基などであり、Ｒ１４およびＲ１５はメチル基、エチル基などである。）
　このような有機アルミニウム化合物のなかでは、
　Ｒ９ｎＡｌ（ＯＡｌＲ１０２）３−ｎで表される化合物、たとえばＥｔ２ＡｌＯＡｌＥｔ２、（ｉｓｏ−Ｂｕ）２ＡｌＯＡｌ（ｉｓｏ−Ｂｕ）２などが好ましい。
　上記式（ＩＩ）および（ＩＩＩ）で表される有機アルミニウム化合物の中では、一般式Ｒ９３Ａｌで表される化合物が好ましく、特にＲ９がイソアルキル基である化合物が好ましい。
　プロピレン重合体（Ａ１）およびプロピレン重合体（Ａ２）の重合に用いられるオレフィン重合用触媒（１）は、（ａ）遷移金属化合物〔成分（ａ）〕、（ｂ）有機アルミニウムオキシ化合物〔成分（ｂ）〕（または遷移金属化合物（ａ）と反応してイオン対を形成する化合物（ｃ）〔成分（ｃ）〕）および所望により有機アルミニウム化合物（ｊ）〔成分（ｊ）〕を不活性炭化水素溶媒中またはオレフィン溶媒中で混合することにより調製することができる。
　オレフィン重合用触媒（１）の調製に用いられる不活性炭化水素溶媒として具体的には、プロパン、ブタン、ペンタン、ヘキサン、ヘプタン、オクタン、デカン、ドデカン、灯油などの脂肪族炭化水素；
　シクロペンタン、シクロヘキサン、メチルシクロペンタンなどの脂環族炭化水素；
　ベンゼン、トルエン、キシレンなどの芳香族炭化水素；
　エチレンクロリド、クロルベンゼン、ジクロロメタンなどのハロゲン化炭化水素あるいはこれらの混合物などを挙げることができる。
　オレフィン重合用触媒（１）を調製する際の各成分の混合順序は任意であるが、成分（ｂ）〔または成分（ｃ）〕と成分（ａ）とを混合するか、
　成分（ｂ）と成分（ｊ）とを混合し、次いで成分（ａ）を混合するか、
　成分（ａ）と成分（ｂ）〔または成分（ｃ）〕とを混合し、次いで成分（ｊ）を混合するか、あるいは、
　成分（ａ）と成分（ｊ）とを混合し、次いで成分（ｂ）〔または成分（ｃ）〕を混合することが好ましい。
　上記各成分を混合するに際して、成分（ｂ）中のアルミニウムと、成分（ａ）中の遷移金属との原子比（Ａｌ／遷移金属）は、通常１０〜１００００、好ましくは２０〜５０００であり、成分（ａ）の濃度は、約１０−８〜１０−１モル／ｌ（溶媒）、好ましくは１０−７〜５×１０−２モル／ｌ（溶媒）の範囲である。
　成分（ｃ）を用いる場合、成分（ａ）と成分（ｃ）とのモル比〔成分（ａ）／成分（ｃ）〕は、通常０．０１〜１０、好ましくは０．１〜５の範囲であり、成分（ａ）の濃度は、約１０−８〜１０−１モル／ｌ（溶媒）、好ましくは１０−７〜５×１０−２モル／ｌ（溶媒）の範囲である。
　成分（ｊ）を用いる場合は、成分（ｊ）中のアルミニウム原子（Ａｌｊ）と成分（ｂ）中のアルミニウム原子（Ａｌｂ）との原子比（Ａｌｊ／Ａｌｂ）は、通常０．０２〜２０、好ましくは０．２〜１０の範囲である。
　上記各触媒成分は、重合器中で混合してもよいし、予め混合したものを重合器に添加してもよい。
　予め混合する際の混合温度は、通常−５０〜１５０℃、好ましくは−２０〜１２０℃であり、接触時間は１〜１０００分間、好ましくは５〜６００分間である。また、混合接触時には混合温度を変化させてもよい。
　オレフィン重合用触媒（１）は、無機あるいは有機の、顆粒状ないしは微粒子状の固体である微粒子状担体に、上記成分（ａ）、成分（ｂ）〔または成分（ｃ）〕および成分（ｊ）のうち少なくとも一種の成分が担持された固体状オレフィン重合用触媒であってもよい。
　無機担体としては多孔質酸化物が好ましく、たとえばＳｉＯ２、Ａｌ２Ｏ３などを例示することができる。
　有機化合物の顆粒状ないしは微粒子状固体としては、エチレン、プロピレン、１−ブテンなどのα−オレフィン、もしくはスチレンを主成分として生成される重合体または共重合体を例示することができる。
　また、オレフィン重合触媒（１）は、上記の微粒子状担体、成分（ａ）、成分（ｂ）〔または成分（ｃ）〕、予備重合により生成するオレフィン重合体および、所望により成分（ｊ）から形成されるオレフィン重合用予備重合触媒であってもよい。
　予備重合に用いられるオレフィンとしては、プロピレン、エチレン、１−ブテンなどのオレフィンが用いられるが、これらと他のオレフィンとの混合物であってもよい。
　なお、オレフィン重合用触媒（１）は、上記のような各成分以外にもオレフィン重合に有用な他の成分、たとえば、触媒成分としての水なども含むことができる。
　プロピレン重合体（Ａ１）およびプロピレン重合体（Ａ２）は、上記のオレフィン重合用触媒（１）の存在下にプロピレンの重合を行うことによって製造することができる。プロピレンの重合の際には、エチレン、および１−ブテン、１−ペンテン、１−ヘキセン、４−メチル−１−ペンテン、１−オクテン、１−デセン、１−ドデセン、１−テトラデセン、１−ヘキサデセン、１−オクタデセン、１−エイコセンなどの炭素数４〜２０のα−オレフィンなどのモノマーを、プロピレン１モルに対して０．１モル以下の量で用いてもよい。
　重合は懸濁重合、溶液重合などの液相重合法あるいは気相重合法いずれにおいても実施できる。
　液相重合法では上述した触媒調製の際に用いた不活性炭化水素溶媒と同じものを用いることができ、プロピレンを溶媒として用いることもできる。
　プロピレンの重合温度は、懸濁重合法を実施する際には、通常−５０〜１００℃、好ましくは０〜９０℃の範囲であることが望ましく、溶液重合法を実施する際には、通常０〜２５０℃、好ましくは２０〜２００℃の範囲であることが望ましい。また、気相重合法を実施する際には、重合温度は通常０〜１２０℃、好ましくは２０〜１００℃の範囲であることが望ましい。重合圧力は、通常、常圧〜１００ｋｇ／ｃｍ２、好ましくは常圧〜５０ｋｇ／ｃｍ２の条件下であり、重合反応は、回分式、半連続式、連続式のいずれの方法においても行うことができる。さらに重合を反応条件の異なる２段以上に分けて行うことも可能である。
　得られるプロピレン系重合体の分子量は、重合系に水素を存在させるか、あるいは重合温度、重合圧力を変化させることによって調節することができる。
　　　
第２のプロピレン重合体組成物
　第２のプロピレン重合体組成物は、
　（ｉ）（ａ）遷移金属化合物と、
（ｉｉ）（ｂ）有機アルミニウムオキシ化合物、および
　　　　（ｃ）前記遷移金属化合物（ａ）と反応してイオン対を形成する化合物
　からなる群より選ばれる少なくとも１種の化合物とを
含むオレフィン重合用触媒を用いて製造され、２３０℃、荷重２．１６ｋｇで測定されるＭＦＲが０．０１〜３０ｇ／１０分の範囲にあり、ＧＰＣにより求められる分子量分布（Ｍｗ／Ｍｎ）が２〜３の範囲にあるプロピレン重合体（Ａ１）と、
　（ｉ）（ａ）遷移金属化合物と、
（ｉｉ）（ｂ）有機アルミニウムオキシ化合物、および
　　　　（ｃ）前記遷移金属化合物（ａ）と反応してイオン対を形成する化合物
　からなる群より選ばれる少なくとも１種の化合物とを
含むオレフィン重合用触媒を用いて製造され、２３０℃、荷重２．１６ｋｇで測定されるＭＦＲが３０〜１０００ｇ／１０分の範囲にあり、ＧＰＣにより求められる分子量分布（Ｍｗ／Ｍｎ）が２〜４の範囲にあるプロピレン重合体（Ａ２）と、
　軟質重合体（Ｂ）とからなり、
　前記プロピレン重合体（Ａ１）のＭＦＲと、前記プロピレン重合体（Ａ２）のＭＦＲとの比（（Ａ２）／（Ａ１））が３０以上である。
　
プロピレン重合体（Ａ１）
　第２のプロピレン重合体組成物を構成するプロピレン重合体（Ａ１）は、前記第１のプロピレン重合体組成物を構成するプロピレン重合体（Ａ１）と同様のプロピレン重合体である。
　
プロピレン重合体（Ａ２）
　第２のプロピレン重合体組成物を構成するプロピレン重合体（Ａ２）は、前記第１のプロピレン重合体組成物を構成するプロピレン重合体（Ａ２）と同様のプロピレン重合体である。
　
軟質重合体（Ｂ）
　第２のプロピレン重合体組成物を構成する軟質重合体（Ｂ）は、炭素数２〜２０のα−オレフィンの（共）重合体であり、１９０℃、２．１６ｋｇ荷重で測定されるＭＦＲが０．０１〜１００ｇ／１０分、好ましくは０．０５〜５０ｇ／１０分の範囲にあることが望ましい。このような軟質重合体（Ｂ）は、Ｘ線回折法によって測定される結晶化度が３０％未満であり、非晶質であることが望ましい。
　炭素数２〜２０のα−オレフィンとしては、たとえばエチレン、プロピレン、１−ブテン、１−ペンテン、１−ヘキセン、４−メチル−１−ペンテン、１−オクテン、１−デセンおよびこれらの混合物を挙げることができる。このうち炭素数２〜１０のα−オレフィンであることが特に好ましい。
　軟質重合体（Ｂ）は、エチレンとα−オレフィンとの共重合体であることが好ましく、α−オレフィンは、たとえば炭素数３〜２０のα−オレフィンであり、好ましくは炭素数３〜６のα−オレフィンであり、特に好ましくはプロピレンである。
　軟質重合体（Ｂ）は、その特性を損なわない範囲内で、ジエン化合物から誘導される成分単位などのようなα−オレフィンから誘導される成分単位以外の成分単位を含んでいてもよい。
　軟質重合体（Ｂ）に含まれることが許容される成分単位としては、たとえば、１，４−ヘキサジエン、１，６−オクタジエン、２−メチル−１，５−ヘキサジエン、６−メチル−１，５−ヘプタジエン、７−メチル−１，６−オクタジエンのような鎖状非共役ジエン；
　シクロヘキサジエン、ジシクロペンタジエン、メチルテトラヒドロインデン、５−ビニルノルボルネン、５−エチリデン−２−ノルボルネン、５−メチレン−２−ノルボルネン、５−イソプロピリデン−２−ノルボルネン、６−クロロメチル−５−イソプロペニル−２−ノルボルネンのような環状非共役ジエン；
　２，３−ジイソプロピリデン−５−ノルボルネン、２−エチリデン−３−イソプロピリデン−５−ノルボルネン、２−プロペニル−２，２−ノルボルナジエンなどのジエン化合物から誘導される成分単位を挙げることができる。
　このようなジエン成分は、単独であるいは組み合わせて用いることができる。ジエン成分の含有率は、通常は１０モル％以下、好ましくは０〜５モル％である。
　軟質重合体（Ｂ）としては、エチレンから誘導される成分単位が０〜９５モル％、好ましくは３０〜９２モル％、より好ましくは４０〜９０モル％、炭素数３〜２０のα−オレフィンから誘導される成分単位が１〜１００モル％、好ましくは４〜７０モル％、より好ましくは８〜６０モル％、ジエン成分から誘導される成分単位が０〜１０モル、好ましくは０〜５モル％、より好ましくは０〜３モル％からなる共重合体を挙げることができる。
　このような軟質重合体（Ｂ）は、チタン系、バナジウム系、ジルコニウム系などの触媒を用いて、従来公知の方法で製造することができる。
　
プロピレン重合体組成物
　第２のプロピレン重合体組成物は、前記プロピレン重合体（Ａ１）と、前記プロピレン重合体（Ａ２）と、前記軟質重合体（Ｂ）とからなり、プロピレン重合体（Ａ１）は、１０〜９０重量部、好ましくは３０〜７０重量部の量で含まれ、プロピレン重合体（Ａ２）は１０〜９０重量部、好ましくは３０〜７０重量部の量で含まれ、軟質重合体（Ｂ）は、３〜３０重量部、好ましくは１０〜２５重量部の量で含まれることが望ましい。また、プロピレン重合体（Ａ２）のＭＦＲとプロピレン重合体（Ａ１）のＭＦＲとの比〔（Ａ２）／（Ａ１）〕が３０以上、好ましくは４０〜３００、さらに好ましくは５０〜１００の範囲であることが望ましい。
　第２のプロピレン重合体組成物は、２３０℃、荷重２．１６ｋｇで測定されるＭＦＲが、１〜１００ｇ／１０分、好ましくは５〜５０ｇ／１０分の範囲にあることが望ましく、プロピレン重合体組成物を構成するプロピレン成分全体のＭｗ／Ｍｎが、４〜１５の範囲にあることが望ましい。
　密度は、０．８８〜０．９２ｇ／ｃｍ３、好ましくは０．８９〜０．９２ｇ／ｃｍ３の範囲にあることが望ましい。
　熱変形温度（ＨＤＴ）は、８０℃以上、好ましくは９０〜１４０℃の範囲にあることが望ましい。
　曲げ弾性率（ＦＭ）は、８５００〜１８０００ｋｇ／ｃｍ２、好ましくは９０００〜１５０００ｋｇ／ｃｍ２の範囲にあることが望ましい。
　アイゾット衝撃値（ＩＺ）は、２３℃において１０〜５０ｋｇ・ｃｍ／ｃｍ、好ましくは１０〜４０ｋｇ・ｃｍ／ｃｍの範囲にあることが望ましい。
　引張り破断伸び（ＥＬ）は、２００〜１０００％、好ましくは３００〜１０００％の範囲にあることが望ましい。
　第２のプロピレン重合体組成物には、本発明の目的を損なわない範囲で、前記第１のプロピレン重合体組成物に配合されてもよい添加剤が必要に応じて配合されていてもよい。
　このような第２のプロピレン重合体組成物は、公知の方法を利用して製造することができ、たとえばプロピレン重合体（Ａ１）と、プロピレン重合体（Ａ２）と、軟質重合体（Ｂ）と、所望により添加される他成分とを用い、前記第１のプロピレン重合体組成物の項で説明した（１）〜（５）の方法に準じて製造することができる。
　第２のプロピレン重合体組成物は、プロピレン重合体（Ａ１）とプロピレン重合体（Ａ２）とからなる組成物を下記のように調製し、得られた組成物と軟質重合体（Ｂ）とから前記のように製造してもよい。
　プロピレン重合体（Ａ１）とプロピレン重合体（Ａ２）との組成物は、重合を反応条件の異なる２段以上に分けて、少なくとも１段階でプロピレン重合体（Ａ１）を製造し、他の段階でプロピレン重合体（Ａ２）を製造することにより調製するができ、また、複数の重合器を用い、一方の重合器でプロピレン重合体（Ａ１）を製造し、他方の重合器でプロピレン重合体（Ａ２）をそれぞれ製造することにより調製することもできる。
　このような第２のプロピレン重合体組成物は、耐熱性、剛性および引張り破断伸びに優れるとともに、成形性、耐衝撃性に優れている。さらに、重合体組成物中の触媒残渣が少ないため、成形体が着色することがなく、しかも衛生性が良好である。
　　　
第３のプロピレン重合体組成物
　第３のプロピレン重合体組成物は、
　後述するような固体状チタン触媒成分（ｄ）と有機金属化合物触媒成分（ｅ）とを含むオレフィン重合用触媒を用いて製造され、２３０℃、荷重２．１６ｋｇで測定されるＭＦＲが０．０１〜３０ｇ／１０分の範囲にあり、ＧＰＣにより求められる分子量分布（Ｍｗ／Ｍｎ）が４〜１５の範囲にあるプロピレン重合体（Ａ３）と、
　（ｉ）（ａ）遷移金属化合物と、
（ｉｉ）（ｂ）有機アルミニウムオキシ化合物、および
　　　　（ｃ）前記遷移金属化合物（ａ）と反応してイオン対を形成する化合物
　からなる群より選ばれる少なくとも１種の化合物とを
含むオレフィン重合用触媒を用いて製造され、２３０℃、荷重２．１６ｋｇで測定されるＭＦＲが３０〜１０００ｇ／１０分の範囲にあり、ＧＰＣにより求められる分子量分布（Ｍｗ／Ｍｎ）が２〜４の範囲にあるプロピレン重合体（Ａ２）とからなっている。
　
プロピレン重合体（Ａ３）
　第３のプロピレン重合体組成物を構成するプロピレン重合体（Ａ３）は、後述するような固体状チタン触媒成分（ｄ）と有機金属化合物触媒成分（ｅ）とを含むオレフィン重合用触媒を用いて製造されるプロピレン単独重合体またはプロピレン共重合体であり、２３０℃、荷重２．１６ｋｇで測定されるＭＦＲが０．０１〜３０ｇ／１０分、好ましくは０．５〜５ｇ／１０分の範囲にあることが望ましく、ＧＰＣにより求められるＭｗ／Ｍｎが４〜１５、好ましくは４〜８の範囲であることが望ましい。
　このプロピレン重合体（Ａ３）は、極限粘度［η］が、１．７〜５．０ｄｌ／ｇ、好ましくは２．２〜３．５ｄｌ／ｇの範囲にあることが望ましく、重量平均分子量は、１５×１０４〜１００×１０４、好ましくは２５×１０４〜５０×１０４の範囲にあることが望ましい。さらにＸ線回折により測定される結晶化度が、５５％以上、好ましくは６０％以上であることが望ましく、沸騰ヘプタン抽出残率（Ｉ．Ｉ．）は、９０％以上、好ましくは９３％以上であることが望ましい。
　プロピレン重合体（Ａ３）は、前記プロピレン重合体（Ａ１）の項で説明したモノマーと同様のプロピレン以外のモノマーから誘導される構成単位を５モル％以下の割合で含んでいてもよい。
　
プロピレン重合体（Ａ２）
　第３のプロピレン重合体組成物を構成するプロピレン重合体（Ａ２）は、前記第１のプロピレン重合体組成物を形成するプロピレン重合体（Ａ２）と同様のプロピレン重合体である。
　
プロピレン重合体組成物
　第３のプロピレン重合体組成物は、前記プロピレン重合体（Ａ３）と、前記プロピレン重合体（Ａ２）とからなり、プロピレン重合体（Ａ３）は、１０〜９０重量％、好ましくは３０〜７０重量％の割合で含まれ、プロピレン重合体（Ａ２）は１０〜９０重量％、好ましくは３０〜７０重量％の割合で含まれることが望ましい。また、プロピレン重合体（Ａ２）のＭＦＲとプロピレン重合体（Ａ３）のＭＦＲとの比〔（Ａ２）／（Ａ３）〕は、３０以上、好ましくは４０〜１００の範囲にあることが望ましい。
　第３のプロピレン重合体組成物は、２３０℃、荷重２．１６ｋｇで測定されるＭＦＲが、１〜１００ｇ／１０分、好ましくは５〜５０ｇ／１０分の範囲にあることが望ましく、プロピレン重合体組成物を構成するプロピレン成分全体のＭｗ／Ｍｎが、５〜１５の範囲にあることが望ましい。
　密度は、０．８９〜０．９２ｇ／ｃｍ３、好ましくは０．９０〜０．９２ｇ／ｃｍ３の範囲にあることが望ましい。
　熱変形温度（ＨＤＴ）は、１００℃以上、好ましくは１１０〜１５０℃の範囲にあることが望ましい。
　曲げ弾性率（ＦＭ）は、１４０００〜２１０００ｋｇ／ｃｍ２、好ましくは１６０００〜２００００ｋｇ／ｃｍ２の範囲にあることが望ましい。
　アイゾット衝撃値（ＩＺ）は、２３℃において２〜４ｋｇ・ｃｍ／ｃｍ、好ましくは２〜３ｋｇ・ｃｍ／ｃｍの範囲にあることが望ましい。
　引張り破断伸び（ＥＬ）は、１００〜５００％、好ましくは２００〜４００％の範囲にあることが望ましい。
　第３のプロピレン重合体組成物には、本発明の目的を損なわない範囲で、前記第１のプロピレン重合体組成物に配合されてもよい添加剤が必要に応じて配合されていてもよい。
　プロピレン重合体組成物は、公知の方法を利用して製造することができ、たとえばプロピレン重合体（Ａ３）と、プロピレン重合体（Ａ２）と、所望により添加される他成分とを用い、前記第１のプロピレン重合体組成物の項で説明した（１）〜（４）の方法に準じて製造することができる。
　このような第３のプロピレン重合体組成物は、耐熱性、剛性および引張り破断伸びに優れるとともに、成形性に優れている。
　次に、プロピレン重合体（Ａ３）を重合する際に用いられるオレフィン重合用触媒およびプロピレン重合体（Ａ３）の製造方法について説明する。
　プロピレン重合体（Ａ３）は、
（ｄ）固体状チタン触媒成分と、
（ｅ）有機金属化合物触媒成分とを
含むオレフィン重合用触媒〔オレフィン重合用触媒（２）〕の存在下にプロピレンを重合することにより製造することができる。
　図２に、プロピレン重合体（Ａ３）の製造に使用されるオレフィン重合用触媒の調製工程を示す。
　（ｄ）固体状チタン触媒成分としては、チタン、マグネシウム、ハロゲンおよび必要に応じて後述するような電子供与体（ｋ）を含有する固体状チタン触媒成分が挙げられる。
　この（ｄ）固体状チタン触媒成分は、たとえばチタン化合物、マグネシウム化合物および必要に応じて電子供与体（ｋ）を用い、これら化合物を接触させることにより調製される。
　（ｄ）固体状チタン触媒成分の調製に用いられるチタン化合物としては、たとえば４価のチタン化合物あるいは３価のチタン化合物が挙げられる。
　４価のチタン化合物としては、下記一般式で示される化合物が挙げられる。
　　Ｔｉ（ＯＲ）ｇＸ４−ｇ
　式中、Ｒは炭化水素基であり、Ｘはハロゲン原子であり、０≦ｇ≦４である。
　これらの中で好ましいものは、テトラハロゲン化チタンであり、特に四塩化チタンが好ましい。これらのチタン化合物は単独で用いてもよく、２種以上を組み合わせて用いてもよい。あるいは炭化水素、ハロゲン化炭化水素に希釈して用いてもよい。
　３価のチタン化合物としては三塩化チタンが用いられる。
　（ｄ）固体状チタン触媒成分の調製に用いられるマグネシウム化合物としては、還元能を有するマグネシウム化合物および還元能を有しないマグネシウム化合物が挙げられる。
　還元能を有するマグネシウム化合物としては、たとえば下記一般式で表わされる有機マグネシウム化合物が挙げられる。
　　ＸｎＭｇＲ２−ｎ
　式中、ｎは０≦ｎ＜２であり、Ｒは水素または炭素数１〜２０のアルキル基、アリール基またはシクロアルキル基であり、ｎが０である場合２個のＲは同一でも異なっていてもよく、Ｘはハロゲンである。
　このような還元能を有する有機マグネシウム化合物として具体的には、ジアルキルマグネシウム化合物、アルキルマグネシウムハライド、アルキルマグネシウムアルコキシド、その他ブチルマグネシウムハイドライドなどが挙げられる。
　また還元能を有しないマグネシウム化合物として具体的には、塩化マグネシウム、臭化マグネシウム、ヨウ化マグネシウム、フッ化マグネシウムなどのハロゲン化マグネシウム、アルコキシマグネシウムハライド、アリロキシマグネシウムハライド、アルコキシマグネシウム、アリロキシマグネシウム、マグネシウムのカルボン酸塩などが挙げられる。その他マグネシウム金属、水素化マグネシウムを用いることもできる。
　これら還元能を有しないマグネシウム化合物は、上述した還元能を有するマグネシウム化合物から誘導した化合物、あるいは触媒成分の調製時に誘導した化合物であってもよい。還元能を有しないマグネシウム化合物を、還元能を有するマグネシウム化合物から誘導するには、たとえば還元能を有するマグネシウム化合物を、ポリシロキサン化合物、ハロゲン含有シラン化合物、ハロゲン含有アルミニウム化合物、エステル、アルコール、ハロゲン含有化合物、あるいはＯＨ基や活性な炭素−酸素結合を有する化合物と接触させればよい。
　なお、マグネシウム化合物は単独で、あるいは２種以上組み合わせて用いることができ、また液状状態あるいは固体状態で用いてもよい。マグネシウム化合物が固体である場合、後述する電子供与体（ｋ）と同様のアルコール類、カルボン酸類、アルデヒド類、アミン類、金属酸エステル類などを用いて液体状態にすることができる。
　（ｄ）固体状チタン触媒成分の調製においては、好ましくは電子供与体（ｋ）が用いられる。このような電子供与体（ｋ）としては、アルコール類、フェノール類、ケトン類、アルデヒド類、カルボン酸類、有機酸ハライド類、有機酸または無機酸のエステル類、エーテル類、ジエーテル類、酸アミド類、酸無水物類、アルコキシシランなどの含酸素電子供与体；
　アンモニア類、アミン類、ニトリル類、ピリジン類、イソシアネート類などの含窒素電子供与体が挙げられる。
　（ｄ）固体状チタン触媒成分は、上記したようなチタン化合物、マグネシウム化合物および好ましくは電子供与体（ｋ）を接触させて調製される。
　これらの化合物を用いた（ｄ）固体状チタン触媒成分の調製方法は、特に限定されるものではないが、４価のチタン化合物を用いる場合について数例挙げて以下に簡単に述べる。
　（１）マグネシウム化合物、電子供与体（ｋ）および炭化水素溶媒からなる溶液を、有機金属化合物と接触反応させて固体を析出させた後、または析出させながらチタン化合物と接触反応させる方法。
　（２）マグネシウム化合物と電子供与体（ｋ）から成る錯体を有機金属化合物と接触反応させた後チタン化合物を接触反応させる方法。
　（３）無機担体と有機マグネシウム化合物の接触物に、チタン化合物を接触反応させる方法。この際、あらかじめ上記接触物をハロゲン含有化合物、電子供与体（ｋ）および／または有機金属化合物と接触反応させてもよい。
　（４）マグネシウム化合物、電子供与体（ｋ）、場合によっては更に炭化水素溶媒を含む溶液と無機または有機担体との混合物から、マグネシウム化合物の担持された無機または有機担体を得、次いでチタン化合物を接触させる方法。
　（５）マグネシウム化合物、チタン化合物、電子供与体（ｋ）、場合によっては更に炭化水素溶媒を含む溶液と無機または有機担体との接触により、マグネシウム、チタンの担持された（ｄ）固体状チタン触媒成分を得る方法。
　（６）液状状態の有機マグネシウム化合物をハロゲン含有チタン化合物と接触反応させる方法。
　（７）液状状態の有機マグネシウム化合物をハロゲン含有化合物と接触反応後、チタン化合物を接触させる方法。
　（８）アルコキシ基含有マグネシウム化合物をハロゲン含有チタン化合物と接触反応する方法。
　（９）アルコキシ基含有マグネシウム化合物および電子供与体（ｋ）から成る錯体をチタン化合物と接触反応する方法。
　（１０）アルコキシ基含有マグネシウム化合物および電子供与体（ｋ）から成る錯体を有機金属化合物と接触後チタン化合物と接触反応させる方法。
　（１１）マグネシウム化合物と、電子供与体（ｋ）と、チタン化合物とを任意の順序で接触、反応させる方法。この反応は、各成分を電子供与体（ｋ）および／または有機金属化合物やハロゲン含有ケイ素化合物などの反応助剤で予備処理してもよい。
　（１２）還元能を有しない液状のマグネシウム化合物と、液状チタン化合物とを、必要に応じて電子供与体（ｋ）の存在下で反応させて固体状のマグネシウム・チタン複合体を析出させる方法。
　（１３）（１２）で得られた反応生成物に、チタン化合物をさらに反応させる方法。
　（１４）（１１）あるいは（１２）で得られる反応生成物に、電子供与体（ｋ）およびチタン化合物をさらに反応させる方法。
　（１５）マグネシウム化合物とチタン化合物と必要に応じて電子供与体（ｋ）とを、粉砕して得られた固体状物を、ハロゲン、ハロゲン化合物および芳香族炭化水素のいずれかで処理する方法。なおこの方法においては、マグネシウム化合物のみを、あるいはマグネシウム化合物と電子供与体（ｋ）とからなる錯化合物を、あるいはマグネシウム化合物とチタン化合物を粉砕する工程を含んでもよい。また粉砕後に反応助剤で予備処理し、次いでハロゲンなどで処理してもよい。反応助剤としては、有機金属化合物あるいはハロゲン含有ケイ素化合物などが挙げられる。
　（１６）マグネシウム化合物を粉砕した後、チタン化合物と接触・反応させる方法。この際、粉砕時および／または接触・反応時に電子供与体（ｋ）や、反応助剤を用いてもよい。
　（１７）上記（１１）〜（１６）で得られる化合物をハロゲンまたはハロゲン化合物または芳香族炭化水素で処理する方法。
　（１８）金属酸化物、有機マグネシウムおよびハロゲン含有化合物との接触反応物を、チタン化合物および必要に応じて電子供与体（ｋ）と接触させる方法。
　（１９）有機酸のマグネシウム塩、アルコキシマグネシウム、アリーロキシマグネシウムなどのマグネシウム化合物を、チタン化合物および／またはハロゲン含有炭化水素および必要に応じて電子供与体（ｋ）と反応させる方法。
　（２０）マグネシウム化合物とアルコキシチタンとを少なくとも含む炭化水素溶液とチタン化合物および／または電子供与体（ｋ）とを接触させる方法。この際、必要に応じて、ハロゲン含有ケイ素化合物などのハロゲン含有化合物をさらに接触させてもよい。
　（２１）還元能を有しない液状状態のマグネシウム化合物と有機金属化合物とを反応させて固体状のマグネシウム・金属（アルミニウム）複合体を析出させ、次いでチタン化合物および必要に応じて電子供与体（ｋ）を反応させる方法。
　このような（ｄ）固体状チタン触媒成分の調製は、通常−７０℃〜２００℃、好ましくは−５０℃〜１５０℃の温度で行われる。
　このようにして得られる（ｄ）固体状チタン触媒成分は、チタン、マグネシウム、ハロゲンおよび好ましくは電子供与体（ｋ）を含有している。
　この（ｄ）固体状チタン触媒成分において、ハロゲン／チタン（原子比）は、２〜２００、好ましくは４〜９０であり、マグネシウム／チタン（原子比）は、１〜１００、好ましくは２〜５０であることが望ましい。
　また好ましくは電子供与体（ｋ）は、通常、電子供与体（ｋ）／チタン（モル比）が、０．０１〜１００、好ましくは０．０５〜５０の割合で含有される。
　このような（ｄ）固体状チタン触媒成分の調製方法については、たとえば以下に例示するような公報にその詳細が記載されている。
　特公昭４６−３４０９２号、特公昭５３−４６７９９号、特公昭６０−３３２３号、特公昭６３−５４２８９号、特開平１−２６１４０４号、特開平１−２６１４０７号、特公昭４７−４１６７６号、特公昭４７−４６２６９号、特公昭４８−１９７９４号、特開昭６０−２６２８０３号、特開昭５９−１４７００４号、特開昭５９−１４９９１１号、特開平１−２０１３０８号、特開昭６１−１５１２１１号、特開昭５３−５８４９５号、特開昭５３−８７９９０号、特開昭５９−２０６４１３号、特開昭５８−２０６６１３号、特開昭５８−１２５７０６号、特開昭６３−６８６０６号、特開昭６３−６９８０６号、特開昭６０−８１２１０号、特開昭６１−４０３０６号、特開昭５１−２８１１８９号、特開昭５０−１２６５９０号、特開昭５１−９２８８５号、特公昭５７−４５２４４号、特公昭５７−２６６１３号、特公昭６１−５４８３号、特開昭５６−８１１号、特公昭６０−３７８０４号、特公昭５９−５０２４６号、特開昭５８−８３００６号、特開昭４８−１６９８６号、特開昭４９−６５９９９号、特開昭４９−８６４８２号、特公昭５６−３９７６７号、特公昭５６−３２３２２号、特開昭５５−２９５９１号、特開昭５３−１４６２９２号、特開昭５７−６３３１０号、特開昭５７−６３３１１号、特開昭５７−６３３１２号、特開昭６２−２７３２０６号、特開昭６３−６９８０４号、特開昭６１−２１１０９号、特開昭６３−２６４６０７号、特開昭６０−２３４０４号、特開昭６０−４４５０７号、特開昭６０−１５８２０４号、特開昭６１−５５１０４号、特開昭２−２８２０１号、特開昭５８−１９６２１０号、特開昭６４−５４００５号、特開昭５９−１４９９０５号、特開昭６１−１４５２０６号、特開昭６３−３０２号、特開昭６３−２２５６０５号、特開昭６４−６９６１０号、特開平１−１６８７０７号、特開昭６２−１０４８１０号、特開昭６２−１０４８１１号、特開昭６２−１０４８１２号、特開昭６２−１０４８１３号など。
　本発明では、（ｄ）固体状チタン触媒成分として、従来公知の三塩化チタン系触媒成分を用いることもできる。
　三塩化チタン系触媒成分としては、前述した三塩化チタンを例示することができる。またこのような三塩化チタンは、前述の電子供与体（ｋ）および／または４価のチタン化合物とともに、あるいはこれらと接触させた後に用いることもできる。
　このような三塩化チタン系触媒成分の調製方法については、たとえば以下に例示するような公報にその詳細が記載されている。
　特開昭６３−１７２７４号、特開昭６４−３８４０９号、特開昭５６−３４７１１号、特開昭６１−２８７９０４号、特開昭６３−７５００７号、特開昭６３−８３１０６号、特開昭５９−１３６３０号、特開昭６３−１０８００８号、特開昭６３−２７５０８号、特開昭５７−７０１１０号、特開昭５８−２１９２０７号、特開平１−１４４４０５号、特開平１−２９２０１１号、特開平１−２９２０１１号など。
　三塩化チタン系触媒成分としては、具体的に三塩化チタンが挙げられる。この三塩化チタンとしては、たとえば四塩化チタンを、水素や金属マグネシウム、金属アルミニウム、金属チタンなどの金属あるいは有機マグネシウム化合物、有機アルミニウム化合物、有機亜鉛化合物などの有機金属化合物と接触させて還元して得られる三塩化チタンが好ましく用いられる。またこのような三塩化チタンは、前述の電子供与体（ｋ）および／または四価のチタン化合物とともに、あるいはこれらと接触させた後に用いることもできる。
　プロピレン重合体（Ａ３）の重合に用いられるオレフィン重合用触媒（２）を形成する（ｅ）有機金属化合物触媒成分としては、たとえば（ｅ−１）有機アルミニウム化合物、（ｅ−２）第Ｉ族金属とアルミニウムとの錯アルキル化合物、（ｅ−３）第ＩＩ族金属の有機金属化合物などを用いることができる。
　（ｅ−１）有機アルミニウム化合物としては、前記（ｊ）有機アルミニウムと同様の化合物を例示することができる。
　（ｅ−２）第Ｉ族金属とアルミニウムとの錯アルキル化物としては、下記一般式で表される化合物を例示できる。
　　Ｍ１ＡｌＲｊ４
（式中、Ｍ１はＬｉ、Ｎａ、Ｋであり、Ｒｊは炭素数１〜１５の炭化水素基である。）
　（ｅ−３）第ＩＩ族金属の有機金属化合物としては、下記一般式で表される化合物を例示できる。
　　ＲｋＲｌＭ２
（式中、Ｒｋ、Ｒｌは炭素数１〜１５の炭化水素基あるいはハロゲンであり、互いに同一でも異なっていてもよいが、いずれもハロゲンである場合は除く。Ｍ２はＭｇ、Ｚｎ、Ｃｄである。）
　これらの化合物は、２種以上併用することもできる。
　またプロピレン重合体（Ａ３）を重合するに際して、前記（ｂ）有機アルミニウムオキシ化合物を用いることもできる。
　プロピレン重合体（Ａ３）は、上述したような（ｄ）固体状チタン触媒成分および（ｅ）有機金属化合物触媒成分から形成されるオレフィン重合用触媒（２）の存在下に、プロピレンを重合させることにより製造することができる。
　オレフィン重合用触媒（２）は、（ｄ）固体状チタン触媒成分および（ｅ）有機金属化合物触媒成分からなる触媒にオレフィンを予備重合させた予備重合触媒であってもよい。
　予備重合の際に用いられるオレフィンとしては、炭素数が２〜２０のα−オレフィンを例示することができる。これらの中では、プロピレンが好ましい。
　予備重合の際には、上記のような触媒成分（ｄ）および触媒成分（ｅ）と共に、必要に応じて前記電子供与体（ｋ）と同様の電子供与体、または下記電子供与体（ｌ）を用いることもできる。
　電子供与体（ｌ）としては、下記式で示される有機ケイ素化合物を挙げることができる。
　　ＲｎＳｉ（ＯＲ’）４−ｎ
（式中、ＲおよびＲ’は炭化水素基であり、０＜ｎ＜４である）
　上記のような一般式で示される有機ケイ素化合物として具体的には、下記のような化合物が挙げられる。
　これらの有機ケイ素化合物は、２種以上組み合わせて用いることもできる。
　さらに電子供与体（ｌ）として、２，６−置換ピペリジン類、２，５−置換ピペリジン類、置換メチレンジアミン類、置換イミダゾリジン類などの含窒素電子供与体；
　亜リン酸エステル類などリン含有電子供与体、
　２，６−置換テトラヒドロピラン類、２，５−置換テトラヒドロピラン類などの含酸素電子供与体を用いることもできる。
　予備重合においては、通常（ｄ）固体状チタン触媒成分１ｇ当り０．０１〜２０００ｇ、好ましくは０．０３〜１０００ｇ、特に好ましくは０．０５〜２００ｇの量で前記のオレフィンを重合させることが望ましい。
　上記のようにして得られる予備重合触媒は、通常、懸濁状態で得られる。このような予備重合触媒は、次工程の重合において、懸濁状態のままで用いることもできるし、生成した予備重合触媒を懸濁液から分離して用いることもできる。
　プロピレン重合体（Ａ３）の重合において上記のような予備重合触媒を用いる場合には、該予備重合触媒と共にさらに（ｅ）有機金属化合物触媒成分を用いることが好ましい。
　プロピレン重合体（Ａ３）は、上述したようなオレフィン重合用触媒（２）の存在下に、プロピレンの重合を行うことによって製造することができる。プロピレンの重合の際には、エチレン、および前記プロピレン重合体（Ａ１）およびプロピレン重合体（Ａ２）の重合の項で例示した炭素数４〜２０のα−オレフィンなどのモノマーを、プロピレン１モルに対して０．１モル以下の量で用いてもよい。
　プロピレン重合体（Ａ３）は、溶解重合、懸濁重合などの液相重合法あるいは気相重合法いずれにおいても重合することができる。
　重合が懸濁重合の反応形態で行われる場合には、反応溶媒として、反応温度において液状のポリエン化合物やオレフィンおよび／または上述した予備重合の際に用いられる不活性溶媒と同様の溶媒を用いることができる。
　重合で用いられるオレフィン重合用触媒（２）は、種類によっても異なるが、通常、以下の量で用いられる。
　（ｄ）固体状チタン触媒成分（予備重合触媒を含む）は、重合容積１ｌ当り（ｄ）固体状チタン触媒成分または予備重合触媒中のチタン原子に換算して、通常は約０．００１〜１００ミリモル、好ましくは約０．００５〜２０ミリモルの量で用いられる。
　（ｅ）有機金属化合物触媒成分は、該触媒成分（ｅ）中の金属原子が、重合系中の（ｄ）固体状チタン触媒成分または予備重合触媒中のチタン原子１モルに対し、通常約１〜２０００モル、好ましくは約５〜５００モルとなるような量で用いられる。
　さらに触媒成分（ｄ）および触媒成分（ｅ）と共に、前述した電子供与体（ｋ）、（ｌ）と同様の電子供与体を必要に応じて用いることもできる。電子供与体が用いられる場合には、電子供与体は、有機金属化合物触媒成分（ｅ）中の金属原子１モルに対し、通常約０．００１モル〜１０モル、好ましくは０．０１モル〜５モルの量で用いられる。
　なおオレフィン重合用触媒（２）には、上記のような各成分以外にも、オレフィンの重合に有用な他の成分を含むことができる。
　また重合時に、水素を用いれば、得られる重合体の分子量を調節することができ、メルトフローレートの大きい重合体が得られる。
　重合は、通常、以下のような条件下で行われる。重合温度は約−４０〜３００℃、好ましくは約−２０〜１５０℃であり、重合圧力は、常圧〜１００ｋｇ／ｃｍ２、好ましくは約２〜５０ｋｇ／ｃｍ２である。
　このような重合は、バッチ式、半連続式、連続式の何れの方法においても行うことができる。さらに重合を、２段以上に分けて行うこともできる。この際各段の反応条件は同一であっても異なっていてもよい。
　　　
第４のプロピレン重合体組成物
　第４のプロピレン重合体組成物は、
　前記固体状チタン触媒成分（ｄ）と前記有機金属化合物触媒成分（ｅ）とを含むオレフィン重合用触媒を用いて製造され、２３０℃、荷重２．１６ｋｇで測定されるＭＦＲが０．０１〜３０ｇ／１０分の範囲にあり、ＧＰＣにより求められる分子量分布（Ｍｗ／Ｍｎ）が４〜１５の範囲にあるプロピレン重合体（Ａ３）と、
　（ｉ）（ａ）遷移金属化合物と、
（ｉｉ）（ｂ）有機アルミニウムオキシ化合物、および
　　　　（ｃ）前記遷移金属化合物（ａ）と反応してイオン対を形成する化合物
　からなる群より選ばれる少なくとも１種の化合物とを
含むオレフィン重合用触媒を用いて製造され、２３０℃、荷重２．１６ｋｇで測定されるＭＦＲが３０〜１０００ｇ／１０分の範囲にあり、ＧＰＣにより求められる分子量分布（Ｍｗ／Ｍｎ）が２〜４の範囲にあるプロピレン重合体（Ａ２）と、
　軟質重合体（Ｂ）とからなっている。
　
プロピレン重合体（Ａ３）
　第４のプロピレン重合体組成物を構成するプロピレン重合体（Ａ３）は、前記第３のプロピレン重合体組成物を形成するプロピレン重合体（Ａ３）と同様のプロピレン重合体である。
　
プロピレン重合体（Ａ２）
　第４のプロピレン重合体組成物を構成するプロピレン重合体（Ａ２）は、前記第１のプロピレン重合体組成物を形成するプロピレン重合体（Ａ２）と同様のプロピレン重合体である。
　
軟質重合体（Ｂ）
　第４のプロピレン重合体組成物を構成する軟質重合体（Ｂ）は、前記第２のプロピレン重合体組成物を形成する軟質重合体（Ｂ）と同様の重合体である。
　
プロピレン重合体組成物
　第４のプロピレン重合体組成物は、前記プロピレン重合体（Ａ３）と、前記プロピレン重合体（Ａ２）と、前記軟質重合体（Ｂ）とからなり、プロピレン重合体（Ａ３）は、１０〜９０重量部、好ましくは３０〜７０重量部の量で含まれ、プロピレン重合体（Ａ２）は１０〜９０重量部、好ましくは３０〜７０重量部の量で含まれ、軟質重合体（Ｂ）は、３〜３０重量部、好ましくは１０〜２５重量部の量で含まれていることが望ましい。また、プロピレン重合体（Ａ２）のＭＦＲとプロピレン重合体（Ａ３）のＭＦＲとの比〔（Ａ２）／（Ａ３）〕が、３０以上、好ましくは４０〜１００の範囲にあることが望ましい。
　第４のプロピレン重合体組成物は、２３０℃、荷重２．１６ｋｇで測定されるＭＦＲが、１〜１００ｇ／１０分、好ましくは５〜５０ｇ／１０分の範囲にあることが望ましく、プロピレン重合体組成物を構成するプロピレン成分全体のＭｗ／Ｍｎが、５〜１５の範囲にあることが望ましい。
　密度は、０．８８〜０．９２ｇ／ｃｍ３、好ましくは０．８９〜０．９２ｇ／ｃｍ３の範囲にあることが望ましい。
　熱変形温度（ＨＤＴ）は、８５℃以上、好ましくは９５〜１４０℃の範囲にあることが望ましい。
　曲げ弾性率（ＦＭ）は、８５００〜１８０００ｋｇ／ｃｍ２、好ましくは９０００〜１５０００ｋｇ／ｃｍ２の範囲にあることが望ましい。
　アイゾット衝撃値（ＩＺ）は、２３℃において１０〜５０ｋｇ・ｃｍ／ｃｍ、好ましくは１０〜４０ｋｇ・ｃｍ／ｃｍの範囲にあることが望ましい。
　引張り破断伸び（ＥＬ）は、２００〜１０００％、好ましくは３００〜５００％の範囲にあることが望ましい。
　第４のプロピレン重合体組成物には、本発明の目的を損なわない範囲で、前記のような添加剤が配合されていてもよい。
　プロピレン重合体組成物は、公知の方法を利用して製造することができ、たとえばプロピレン重合体（Ａ３）と、プロピレン重合体（Ａ２）と、軟質重合体（Ｂ）と、所望により添加される他成分とを用い、前記第１のプロピレン重合体組成物の項で説明した（１）〜（４）の方法に準じて製造することができる。
　　　
第５のプロピレン重合体組成物
　本発明に係る第５のプロピレン重合体組成物は、
　前記固体状チタン触媒成分（ｄ）と有機金属化合物触媒成分（ｅ）とを含む触媒を用いて製造され、２３０℃、荷重２．１６ｋｇで測定されるＭＦＲが０．０１〜５０ｇ／１０分の範囲にあり、ＧＰＣにより求められる分子量分布（Ｍｗ／Ｍｎ）が４〜１５の範囲にあり、Ｘ線回折法により測定される結晶化度が５０％以上であるプロピレン重合体（Ａ４）と、
　（ｉ）（ｆ）シクロペンタジエニル骨格を有する配位子を含む遷移金属化合物と、
（ｉｉ）（ｂ）有機アルミニウムオキシ化合物、および
　　　　（ｇ）前記遷移金属化合物（ｆ）と反応してイオン対を形成する化合物
　からなる群より選ばれる少なくとも１種の化合物とを
　含む触媒を用いて製造され、エチレンから誘導される構成単位を２０〜８０モル％の割合で含有し、１３５℃デカリン中で測定される極限粘度［η］が、１．５〜５ｄｌ／ｇの範囲にあるエチレン・オレフィンランダム共重合体（Ｃ）とからなっている。
　
プロピレン重合体（Ａ４）
　プロピレン重合体（Ａ４）は、プロピレン単独重合体またはプロピレン共重合体であって、２３０℃、荷重２．１６ｋｇで測定されるＭＦＲが、０．０１〜５０ｇ／１０分、好ましくは１〜３０ｇ／１０分の範囲にあることが望ましい。ＧＰＣにより求められる分子量分布（Ｍｗ／Ｍｎ）が４〜１５、好ましくは４〜８の範囲にあることが望ましい。また、Ｘ線回折法により測定される結晶化度が、５０％以上、好ましくは６０％以上であり、高結晶性であることが望ましい。
　プロピレン重合体（Ａ４）は、１３５℃デカリン中で測定される極限粘度［η］が、１．３〜５．０ｄｌ／ｇ、好ましくは１．４〜３．０ｄｌ／ｇであり、重量平均分子量が、１２×１０４〜１００×１０４、好ましくは１３×１０４〜４０×１０４であり、沸騰ヘプタン抽出残率（Ｉ．Ｉ．）が、９０％以上、好ましくは９３％以上であることが望ましい。
　プロピレン重合体（Ａ４）は、エチレンおよび炭素数４〜２０のα−オレフィンから誘導される構成単位を５モル％以下の割合で含有していてもよい。
　炭素数４〜２０のα−オレフィンとしては、具体的に、１−ブテン、１−ペンテン、１−ヘキセン、３−メチル−１−ブテン、３−メチル−１−ペンテン、３−エチル−１−ペンテン、４−メチル−１−ペンテン、４−メチル−１−ヘキセン、４，４−ジメチル−１−ヘキセン、４，４−ジメチル−１−ペンテン、４−エチル−１−ヘキセン、３−エチル−１−ヘキセン、１−オクテン、１−デセン、１−ドデセン、１−テトラデセン、１−ヘキサデセン、１−オクタデセン、１−エイコセンなどが挙げられる。
　
エチレン・オレフィンランダム共重合体（Ｃ）
　エチレン・オレフィンランダム共重合体（Ｃ）は、エチレンから誘導される構成単位を２０〜８０モル％、好ましくは３０〜６０モル％の割合で含有し、炭素数３〜２０のα−オレフィンおよび炭素数５〜２０のポリエンから選ばれる少なくとも１種のモノマー（オレフィン）から誘導される構成単位を８０〜２０モル％、好ましくは７０〜４０モル％の割合で含有している。
　炭素数３〜２０のα−オレフィンとして具体的には、プロピレン、１−ブテン、１−ペンテン、１−ヘキセン、４−メチル−１−ペンテン、１−オクテン、１−デセン、１−ドデセン、１−テトラデセン、１−ヘキサデセン、１−オクタデセンなどが挙げられる。これらのうち、プロピレンが好ましい。これらは、単独であってもあるいは２種以上の組み合わせであってもよい。
　炭素数５〜２０のポリエンとしては、共役もしくは非共役のオレフィン性二重結合を２個以上有するポリエンが挙げられ、具体的には、
　１，３−ペンタジエン、１，４−ペンタジエン、１，３−ヘキサジエン、１，４−ヘキサジエン、１，５−ヘキサジエン、４−メチル−１，４−ヘキサジエン、５−メチル−１，４−ヘキサジエン、６−メチル−１，６−オクタジエン、７−メチル−１，６−オクタジエン、６−エチル−１，６−オクタジエン、６−プロピル−１，６−オクタジエン、６−ブチル−１，６−オクタジエン、６−メチル−１，６−ノナジエン、７−メチル−１，６−ノナジエン、６−エチル−１，６−ノナジエン、７−エチル−１，６−ノナジエン、６−メチル−１，６−デカジエン、７−メチル−１，６−デカジエン、６−メチル−１，６−ウンデカジエン、１，７−オクタジエン、１，９−デカジエン、２，４，６−オクタトリエン、１，３，７−オクタトリエン、１，５，９−デカトリエンおよびジビニルベンゼンなどの鎖状ポリエン化合物、
　１，３−シクロペンタジエン、１，３−シクロヘキサジエン、５−エチル−１，３−シクロヘキサジエン、１，３−シクロヘプタジエン、ジシクロペンタジエン、ジシクロヘキサジエン、５−エチリデン−２−ノルボルネン、５−ビニル−２−ノルボルネン、５−イソプロピリデン−２−ノルボルネン、メチルヒドロインデン、２，３−ジイソプロピリデン−５−ノルボルネン、２−エチリデン−３−イソプロピリデン−５−ノルボルネン、２−エチリデン−３−イソプロピリデン−５−ノルボルネンおよび２−プロペニル−２，５−ノルボルナジエンなどの環状ポリエン化合物を挙げることができる。
　エチレン・オレフィンランダム共重合体（Ｃ）は、１３５℃デカリン中で測定される極限粘度［η］が、１．５〜５ｄｌ／ｇ、好ましくは２．０〜４．０ｄｌ／ｇに範囲にある。
　またエチレン・オレフィンランダム共重合体（Ｃ）は、ＧＰＣにより求められる分子量分布（Ｍｗ／Ｍｎ）が、３．０以下、好ましくは２．０〜２．５の範囲にあることが望ましい。
　エチレン・オレフィンランダム共重合体（Ｃ）は、ガラス転移温度（Ｔｇ）が−４０℃以下、好ましくは−５０℃以下であることが望ましい。
　エチレン・オレフィンランダム共重合体（Ｃ）は、低結晶性あるいは非晶性であって、Ｘ線回折法により測定される結晶化度が３０％以下、好ましくは０〜１０％以下であることが望ましい。
　
プロピレン重合体組成物
　第５プロピレン重合体組成物は、前記（Ａ４）プロピレン重合体と前記（Ｃ）エチレン・オレフィンランダム共重合体とからなり、プロピレン重合体（Ａ４）は、５０〜９７重量％、好ましくは７０〜９０重量％の割合で含まれ、エチレン・オレフィンランダム共重合体（Ｃ）は、３〜５０重量％、好ましくは１０〜３０重量％の割合で含まれることが望ましい。
　第５プロピレン重合体組成物は、２３０℃、荷重２．１６ｋｇで測定されるＭＦＲが、０．０１〜１００ｇ／１０分、好ましくは１〜５０ｇ／１０分の範囲にあることが望ましく、プロピレン重合体組成物を構成するプロピレン成分全体のＭｗ／Ｍｎが、４〜１５の範囲にあることが望ましい。
　密度は、０．８８〜０．９２ｇ／ｃｍ３、好ましくは０．８９〜０．９２ｇ／ｃｍ３の範囲にあることが望ましい。
　曲げ弾性率（ＦＭ）は、８０００〜１７０００ｋｇ／ｃｍ２、好ましくは９０００〜１５０００ｋｇ／ｃｍ２であることが望ましい。
　アイゾット衝撃値（ＩＺ）は、２３℃において１０〜５０ｋｇ・ｃｍ／ｃｍ、好ましくは１０〜４０ｋｇ・ｃｍ／ｃｍの範囲にあり、−３０℃において５〜１５ｋｇ・ｃｍ／ｃｍ、好ましくは７〜１５ｋｇ・ｃｍ／ｃｍの範囲にあることが望ましい。
　引張り破断伸び（ＥＬ）は、２００〜５００％、好ましくは２５０〜４５０％の範囲にあることが望ましい。
　熱変形温度（ＨＤＴ）は、８０℃以上、好ましくは９０〜１１０℃の範囲にあることが望ましい。
　第５のプロピレン重合体組成物には、本発明の目的を損なわない範囲で、前記第１のプロピレン重合体組成物に配合されてもよい添加剤が必要に応じて配合されていてもよい。
　第５のプロピレン重合体組成物は、公知の方法を利用して製造することができ、たとえば（Ａ４）プロピレン重合体と、（Ｃ）エチレン・オレフィンランダム共重合体とを用い、前記第１のプロピレン重合体組成物の項で説明した（１）〜（４）の方法に準じて製造することができる。
　このような第５のプロピレン重合体組成物は、耐熱性、剛性に優れるとともに曲げ強度、耐衝撃性などの機械的強度に優れている。
　特に、第５のプロピレン重合体組成物は、プロピレン重合体と、従来公知のチタン系触媒で製造されるエチレン・オレフィンランダム共重合体とからなるプロピレン重合体組成物に比べて耐低温衝撃性に優れている。
　第５のプロピレン重合体組成物は、自動車構造材、家電などの用途に好ましく用いられる。
　次に、プロピレン重合体（Ａ４）を重合する際に用いられる触媒および製造方法、（Ｃ）エチレン・オレフィンランダム共重合体を重合する際に用いられる触媒およびの製造方法について説明する。
　プロピレン重合体（Ａ４）は、前記プロピレン重合体（Ａ３）を製造する際に用いられるオレフィン重合用触媒（２）と同様の、固体状チタン触媒成分（ｄ）と有機金属化合物触媒成分（ｅ）とを含むオレフィン重合用触媒の存在下に、プロピレンを重合させて得られる。
　プロピレンの重合の際には、エチレン、および前述のような炭素数４〜２０のα−オレフィンなどのプロピレン以外のモノマーを、プロピレン１モルに対して０．１モル以下の量で用いてもよい。
　プロピレン重合体（Ａ４）は、溶解重合、懸濁重合などの液相重合法あるいは気相重合法いずれにおいても重合することができる。
　重合が懸濁重合の反応形態で行われる場合には、反応溶媒として、反応温度において液状のポリエン化合物やオレフィンおよび／または前記オレフィン重合用触媒（１）の調製の際に用いられる不活性溶媒と同様の溶媒を用いることができる。
　重合で用いられる触媒は、種類によっても異なるが、通常、以下の量で用いられる。
　（ｄ）固体状チタン触媒成分（予備重合触媒を含む）は、重合容積１ｌ当り（ｄ）固体状チタン触媒成分または予備重合触媒中のチタン原子に換算して、通常は約０．００１〜１００ミリモル、好ましくは約０．００５〜２０ミリモルの量で用いられる。
　（ｅ）有機金属化合物触媒成分は、該触媒成分（ｅ）中の金属原子が、重合系中の（ｄ）固体状チタン触媒成分または予備重合触媒中のチタン原子１モルに対し、通常約１〜２０００モル、好ましくは約５〜５００モルとなるような量で用いられる。
　さらに触媒成分（ｄ）および触媒成分（ｅ）と共に、前述した電子供与体（ｋ）、（ｌ）と同様の電子供与体を必要に応じて用いることもできる。電子供与体が用いられる場合には、電子供与体は、有機金属化合物触媒成分（ｅ）中の金属原子１モルに対し、通常約０．００１モル〜１０モル、好ましくは０．０１モル〜５モルの量で用いられる。
　なおプロピレン重合体（Ａ４）の重合に用いられるオレフィン重合触媒には、上記のような各成分以外にも、オレフィンの重合に有用な他の成分を含むことができる。
　また重合時に、水素を用いれば、得られる重合体の分子量を調節することができ、メルトフローレートの大きい重合体が得られる。
　重合は、通常、以下のような条件下で行われる。重合温度は約−４０〜３００℃、好ましくは約−２０〜１５０℃であり、重合圧力は、常圧〜１００ｋｇ／ｃｍ２、好ましくは約２〜５０ｋｇ／ｃｍ２である。
　このような重合は、バッチ式、半連続式、連続式の何れの方法においても行うことができる。さらに重合を、２段以上に分けて行うこともできる。この際各段の反応条件は同一であっても異なっていてもよい。
　エチレン・α−オレフィンランダム共重合体（Ｃ）は、
　（ｉ）（ｆ）シクロペンタジエニル骨格を有する配位子を含む遷移金属化合物と、
（ｉｉ）（ｂ）有機アルミニウムオキシ化合物、および
　　　　（ｇ）前記遷移金属化合物（ｆ）と反応してイオン対を形成する化合物
　からなる群より選ばれる少なくとも１種の化合物とを
含むオレフィン重合用触媒〔オレフィン重合用触媒（３）〕の存在下に、エチレンと炭素数３〜２０のα−オレフィンおよび炭素数５〜２０のポリエンから選ばれる少なくとも１種のモノマー（オレフィン）とを共重合させて得られる。
　図３に、エチレン・オレフィンランダム共重合体（Ｃ）の重合に用いられるオレフィン重合用触媒の調製工程を示す。
　（ｆ）シクロペンタジエニル骨格を有する配位子を含む遷移金属化合物として、たとえば前記式（Ｉ）で表される遷移金属化合物（ｈ）および下記式（Ｉｃ）で表わされる化合物が挙げられる。
　　ＭＬｘ　　　　　　　　　　　　　　　　　　　　　　　　　…　（Ｉｃ）
［式中、Ｍはジルコニウム、チタニウム、ハフニウム、バナジウム、ニオブ、タンタルおよびクロムからなる群から選ばれる遷移金属であり、Ｌは遷移金属に配位する配位子であり、少なくとも１個のＬはシクロペンタジエニル骨格を有する配位子であり、シクロペンタジエニル骨格を有する配位子以外のＬは、炭素数１〜１２の炭化水素基、アルコキシ基、アリーロキシ基、トリアルキルシリル基、ＳＯ３Ｒ基（ただしＲはハロゲンなどの置換基を有していてもよい炭素数１〜８の炭化水素基）、ハロゲン原子または水素原子であり、ｘは遷移金属の原子価である。］
　シクロペンタジエニル骨格を有する配位子としては、たとえば、シクロペンタジエニル基、メチルシクロペンタジエニル基、ジメチルシクロペンタジエニル基、トリメチルシクロペンタジエニル基、テトラメチルシクロペンタジエニル基、ペンタメチルシクロペンタジエニル基、エチルシクロペンタジエニル基、メチルエチルシクロペンタジエニル基、プロピルシクロペンタジエニル基、メチルプロピルシクロペンタジエニル基、ブチルシクロペンタジエニル基、メチルブチルシクロペンタジエニル基、ヘキシルシクロペンタジエニル基などのアルキル置換シクロペンタジエニル基あるいはインデニル基、４，５，６，７−テトラヒドロインデニル基、フルオレニル基などを例示することができる。これらの基は、ハロゲン原子、トリアルキルシリル基などで置換されていてもよい。
　これらの遷移金属に配位する配位子の中では、アルキル置換シクロペンタジエニル基が特に好ましい。
　上記式（Ｉｃ）で表される化合物がシクロペンタジエニル骨格を有する基を２個以上含む場合には、そのうち２個のシクロペンタジエニル骨格を有する基同士は、エチレン、プロピレンなどのアルキレン基、イソプロピリデン、ジフェニルメチレンなどの置換アルキレン基、シリレン基またはジメチルシリレン基、ジフェニルシリレン基、メチルフェニルシリレン基などの置換シリレン基などを介して結合されていてもよい。
　シクロペンタジエニル骨格を有する配位子以外の配位子Ｌとしては、具体的に下記のようなものが挙げられる。
　炭素数１〜１２の炭化水素基としては、アルキル基、シクロアルキル基、アリール基、アラルキル基などが挙げられ、より具体的には、
　アルキル基としては、メチル基、エチル基、プロピル基、イソプロピル基、ブチル基などが例示され、
　シクロアルキル基としては、シクロペンチル基、シクロヘキシル基などが例示され、
　アリール基としては、フェニル基、トリル基などが例示され、
　アラルキル基としては、ベンジル基、ネオフィル基などが例示される。
　またアルコキシ基としては、メトキシ基、エトキシ基、ブトキシ基などが例示され、
　アリーロキシ基としては、フェノキシ基などが例示され、
　ハロゲンとしては、フッ素、塩素、臭素、ヨウ素などが例示される。
　ＳＯ３Ｒで表される配位子としては、ｐ−トルエンスルホナト基、メタンスルホナト基、トリフルオロメタンスルホナト基などが例示される。
　このような遷移金属化合物は、たとえば遷移金属の原子価が４である場合、より具体的には下記式（Ｉｄ）で表される。
　　Ｒ２ｋＲ３ｌＲ４ｍＲ５ｎＭ　　　　　　　　　　　　　　　…　（Ｉｄ）
（式中、Ｍは上記遷移金属であり、Ｒ２はシクロペンタジエニル骨格を有する基（配位子）であり、Ｒ３、Ｒ４およびＲ５はシクロペンタジエニル骨格を有する基、アルキル基、シクロアルキル基、アリール基、アラルキル基、アルコキシ基、アリーロキシ基、トリアルキルシリル基、ＳＯ３Ｒ基、ハロゲン原子または水素原子であり、ｋは１以上の整数であり、ｋ＋ｌ＋ｍ＋ｎ＝４である。）
　本発明では上記式（Ｉｄ）において、Ｒ２、Ｒ３、Ｒ４およびＲ５のうち少なくとも２個、たとえばＲ２およびＲ３がシクロペンタジエニル骨格を有する基（配位子）であるメタロセン化合物が好ましく用いられる。この場合これらのシクロペンタジエニル骨格を有する基はエチレン、プロピレンなどのアルキレン基、イソプロピリデン、ジフェニルメチレンなどの置換アルキレン基、シリレン基またはジメチルシリレン、ジフェニルシリレン、メチルフェニルシリレン基などの置換シリレン基などを介して結合されていてもよい。またＲ４およびＲ５はシクロペンタジエニル骨格を有する基、アルキル基、シクロアルキル基、アリール基、アラルキル基、アルコキシ基、アリーロキシ基、トリアルキルシリル基、ＳＯ３Ｒ、ハロゲン原子または水素原子である。
　以下に、Ｍがジルコニウムである遷移金属化合物について具体的な化合物を例示する。
　ビス（インデニル）ジルコニウムジクロリド、
　ビス（インデニル）ジルコニウムジブロミド、
　ビス（インデニル）ジルコニウムビス（ｐ−トルエンスルホナト）
　ビス（４，５，６，７−テトラヒドロインデニル）ジルコニウムジクロリド、
　ビス（フルオレニル）ジルコニウムジクロリド、
　エチレンビス（インデニル）ジルコニウムジクロリド、
　エチレンビス（インデニル）ジルコニウムジブロミド、
　エチレンビス（インデニル）ジメチルジルコニウム、
　エチレンビス（インデニル）ジフェニルジルコニウム、
　エチレンビス（インデニル）メチルジルコニウムモノクロリド、
　エチレンビス（インデニル）ジルコニウムビス（メタンスルホナト）、
　エチレンビス（インデニル）ジルコニウムビス（ｐ−トルエンスルホナト）、
　エチレンビス（インデニル）ジルコニウムビス（トリフルオロメタンスルホナト）、
　エチレンビス（４，５，６，７−テトラヒドロインデニル）ジルコニウムジクロリド、
　イソプロピリデン（シクロペンタジエニル−フルオレニル）ジルコニウムジクロリド、
　イソプロピリデン（シクロペンタジエニル−メチルシクロペンタジエニル）ジルコニウムジクロリド、
　ジメチルシリレンビス（シクロペンタジエニル）ジルコニウムジクロリド、
　ジメチルシリレンビス（メチルシクロペンタジエニル）ジルコニウムジクロリド、
　ジメチルシリレンビス（ジメチルシクロペンタジエニル）ジルコニウムジクロリド、
　ジメチルシリレンビス（トリメチルシクロペンタジエニル）ジルコニウムジクロリド、
　ジメチルシリレンビス（インデニル）ジルコニウムジクロリド、
　ジメチルシリレンビス（２−メチルインデニル）ジルコニウムジクロリド、
　ジメチルシリレンビス（２−メチル，４−イソプロピルインデニル）ジルコニウムジクロリド、
　ジメチルシリレンビス（インデニル）ジルコニウムビス（トリフルオロメタンスルホナト）、
　ジメチルシリレンビス（４，５，６，７−テトラヒドロインデニル）ジルコニウムジクロリド、
　ジメチルシリレン（シクロペンタジエニル−フルオレニル）ジルコニウムジクロリド、
　ジフェニルシリレンビス（インデニル）ジルコニウムジクロリド、
　ジフェニルシリレンビス（２−メチル，４−イソプロピルインデニル）ジルコニウムジクロリド、
　メチルフェニルシリレンビス（インデニル）ジルコニウムジクロリド、
　ビス（シクロペンタジエニル）ジルコニウムジクロリド、
　ビス（シクロペンタジエニル）ジルコニウムジブロミド、
　ビス（シクロペンタジエニル）メチルジルコニウムモノクロリド、
　ビス（シクロペンタジエニル）エチルジルコニウムモノクロリド、
　ビス（シクロペンタジエニル）シクロヘキシルジルコニウムモノクロリド、
　ビス（シクロペンタジエニル）フェニルジルコニウムモノクロリド、
　ビス（シクロペンタジエニル）ベンジルジルコニウムモノクロリド、
　ビス（シクロペンタジエニル）ジルコニウムモノクロリドモノハイドライド、
　ビス（シクロペンタジエニル）メチルジルコニウムモノハイドライド、
　ビス（シクロペンタジエニル）ジメチルジルコニウム、
　ビス（シクロペンタジエニル）ジフェニルジルコニウム、
　ビス（シクロペンタジエニル）ジベンジルジルコニウム、
　ビス（シクロペンタジエニル）ジルコニウムメトキシクロリド、
　ビス（シクロペンタジエニル）ジルコニウムエトキシクロリド、
　ビス（シクロペンタジエニル）ジルコニウムビス（メタンスルホナト）、
　ビス（シクロペンタジエニル）ジルコニウムビス（ｐ−トルエンスルホナト）、
　ビス（シクロペンタジエニル）ジルコニウムビス（トリフルオロメタンスルホナト）、
　ビス（メチルシクロペンタジエニル）ジルコニウムジクロリド、
　ビス（ジメチルシクロペンタジエニル）ジルコニウムジクロリド、ビス（ジメチルシクロペンタジエニル）ジルコニウムエトキシクロリド、
　ビス（ジメチルシクロペンタジエニル）ジルコニウムビス（トリフルオロメタンスルホナト）、
　ビス（エチルシクロペンタジエニル）ジルコニウムジクロリド、
　ビス（メチルエチルシクロペンタジエニル）ジルコニウムジクロリド、
　ビス（プロピルシクロペンタジエニル）ジルコニウムジクロリド、
　ビス（メチルプロピルシクロペンタジエニル）ジルコニウムジクロリド、
　ビス（ブチルシクロペンタジエニル）ジルコニウムジクロリド、
　ビス（メチルブチルシクロペンタジエニル）ジルコニウムジクロリド、
　ビス（メチルブチルシクロペンタジエニル）ジルコニウムビス（メタンスルホナト）、
　ビス（トリメチルシクロペンタジエニル）ジルコニウムジクロリド、
　ビス（テトラメチルシクロペンタジエニル）ジルコニウムジクロリド、
　ビス（ペンタメチルシクロペンタジエニル）ジルコニウムジクロリド、
　ビス（ヘキシルシクロペンタジエニル）ジルコニウムジクロリド、
　ビス（トリメチルシリルシクロペンタジエニル）ジルコニウムジクロリド。
　なお上記例示において、シクロペンタジエニル環の二置換体は、１，２−および１，３−置換体を含み、三置換体は、１，２，３−および１，２，４−置換体を含んでおり、またプロピル、ブチルなどのアルキル基は、ｎ−、ｉ−、ｓｅｃ−、ｔｅｒｔ−などの異性体を含んでいる。
　上記のようなジルコニウム化合物において、ジルコニウムを、チタン、ハフニウム、バナジウム、ニオブ、タンタルまたはクロムに置換えた化合物を用いることもできる。
　上記例示の遷移金属化合物としては、中心の金属原子がジルコニウムであり、少なくとも２個のシクロペンタジエニル骨格を含む配位子を有するジルコノセン化合物が好ましく用いられる。
　本発明では、遷移金属化合物（ｆ）として前記式（Ｉ）で表される遷移金属化合物が特に好ましく用いられる。
　これらの化合物は単独で用いてもよいし、２種以上を組み合わせて用いてもよい。また炭化水素あるいはハロゲン化炭化水素に希釈して用いてもよい。
　また上記のような遷移金属化合物（ｆ）は、粒子状担体に担持されていてもよい。このような担体としては、前記オレフィン重合用触媒（２）の調製に用いられる担体と同様の微粒子状担体が挙げられる。
　有機アルミニウムオキシ化合物（ｂ）は、前記と同様の有機アルミニウムオキシ化合物であり、この有機アルミニウムオキシ化合物（ｂ）は、上述したような担体に担持させて用いることもできる。
　遷移金属化合物（ｆ）と反応してイオン対を形成する化合物（ｇ）は、前記化合物（ｃ）と同様の化合物であり、この化合物（ｇ）は、上述したような担体に担持させて用いることもできる。
　ニチレン・オレフィンランダム共重合体（Ｃ）重合に用いられるオレフィン重合用触媒（３）は、遷移金属化合物（ｆ）〔成分（ｆ）〕、（ｂ）有機アルミニウムオキシ化合物〔成分（ｂ）〕（または遷移金属化合物（ｆ）と反応してイオン対を形成する化合物（ｇ）〔成分（ｇ）〕）および所望により前記有機金属化合物（ｅ）〔成分（ｅ）〕を不活性炭化水素溶媒中またはオレフィン溶媒中で混合することにより調製することができる。
　オレフィン重合用触媒（３）の調製に用いられる不活性炭化水素溶媒としては、前記オレフィン重合用触媒（３）の調製に用いられる不活性炭化水素溶媒と同様の溶媒が挙げられる。
　オレフィン重合用触媒（３）を調製する際の各成分の混合順序は任意であるが、成分（ｂ）〔または成分（ｇ）〕と成分（ｆ）とを混合するか、
　成分（ｂ）と成分（ｅ）とを混合し、次いで成分（ｆ）を混合するか、
　成分（ｆ）と成分（ｂ）〔または成分（ｇ）〕とを混合し、次いで成分（ｅ）を混合するか、あるいは、
　成分（ｆ）と成分（ｅ）とを混合し、次いで成分（ｂ）〔または成分（ｇ）〕を混合することが好ましい。
　上記各成分を混合するに際して、成分（ｂ）中のアルミニウムと、成分（ｆ）中の遷移金属との原子比（Ａｌ／遷移金属）は、通常１０〜１００００、好ましくは２０〜５０００であり、成分（ｆ）の濃度は、約１０−８〜１０−１モル／ｌ（溶媒）、好ましくは１０−７〜５×１０−２モル／ｌ（溶媒）の範囲である。
　成分（ｇ）を用いる場合、成分（ｆ）と成分（ｇ）とのモル比〔成分（ｆ）／成分（ｇ）〕は、通常０．０１〜１０、好ましくは０．１〜５の範囲であり、成分（ｆ）の濃度は、約１０−８〜１０−１モル／ｌ（溶媒）、好ましくは１０−７〜５×１０−２モル／ｌ（溶媒）の範囲である。
　成分（ｅ）を用いる場合は、成分（ｅ）中の金属原子（Ｍ）と成分（ｂ）中のアルミニウム原子（Ａｌ）との原子比（Ｍ／Ａｌ）は、通常０．０２〜２０、好ましくは０．２〜１０の範囲である。
　上記各触媒成分は、重合器中で混合してもよいし、予め混合したものを重合器に添加してもよい。
　予め混合する際の混合温度は、通常−５０〜１５０℃、好ましくは−２０〜１２０℃であり、接触時間は１〜１０００分間、好ましくは５〜６００分間である。また、混合接触時には混合温度を変化させてもよい。
　オレフィン重合用触媒（３）は、無機あるいは有機の、顆粒状ないしは微粒子状の固体である微粒子状担体に、上記成分（ｆ）、成分（ｂ）〔または成分（ｇ）〕および成分（ｅ）のうち少なくとも一種の成分が担持された固体状オレフィン重合用触媒であってもよい。
　このような微粒子状担体としては、前記オレフィン重合用触媒（２）の調製に用いられる担体と同様の微粒子状担体が挙げられる。
　また、オレフィン重合触媒（３）は、上記の微粒子状担体、成分（ｆ）、成分（ｂ）〔または成分（ｇ）〕、予備重合により生成するオレフィン重合体および、所望により成分（ｅ）から形成される予備重合触媒であってもよい。
　予備重合に用いられるオレフィンとしては、プロピレン、エチレン、１−ブテンなどのオレフィンが用いられるが、これらと他のオレフィンとの混合物であってもよい。
　なお、オレフィン重合用触媒（３）は、上記のような各成分以外にもオレフィン重合に有用な他の成分、たとえば、触媒成分としての水なども含むことができる。
　エチレン・オレフィンランダム共重合体（Ｃ）は、上記のようなオレフィン重合用触媒（３）の存在下に、エチレンと、上述したような炭素数３〜２０のα−オレフィンおよび炭素数５〜２０のポリエンから選ばれる少なくとも１種のモノマー（オレフィン）とを共重合させて得られる。共重合に際して、エチレンとオレフィンとは、前述したような組成のエチレン・オレフィンランダム共重合体（Ｃ）が得られるような量で用いられる。
　エチレン・オレフィンランダム共重合体（Ｃ）の共重合は、炭化水素媒体の共存下に実施することができる。
　炭化水素媒体として具体的には、前述した有機アルミニウムオキシ化合物（ｂ）を調製する際に用いられる炭化水素が挙げられる。
　これらのうち、ヘキサン、メチルペンタン、メチルシクロペンタン、ヘプタン、オクタン、シクロヘキサンなどが好ましく用いられる。また、炭化水素媒体として、共重合条件において液状のα−オレフィンを用いることもできる。
　エチレンとオレフィンとの重合は、通常、−２０℃〜２００℃、好ましくは０℃〜１８０℃、特に好ましくは、２０℃〜１６０℃の温度で、大気圧〜１００ｋｇ／ｃｍ２、好ましくは大気圧〜５０ｋｇ／ｃｍ２、特に好ましくは大気圧〜３０ｋｇ／ｃｍ２の圧力条件下で行われる。
　得られる共重合体の分子量は、重合温度などの重合条件を変更することにより、あるいは水素（分子量調節剤）の使用量を制御することにより調節することができる。
　本発明では、この際得られる共重合体が前述したようなＭＦＲを有するように分子量を調節する。
　上記のような共重合は、溶液重合法、懸濁重合法などにより実施することができる。本発明では、これらのうち溶液重合法が好ましい。また重合は、バッチ式、半連続式、連続式のいずれの方法においても行なうことができるが、連続的に行なうことが好ましい。さらに重合を、反応条件を変えて２段以上に分けて行なうこともできる。
　重合直後の生成ポリマーは、従来公知の分離・回収方法により回収できる。
　溶液重合の場合は、直接溶媒を蒸発させ乾固する方法、または相分離した後、濃厚相の溶媒を蒸発させ、乾固する方法が好ましい。
　　　
第６のプロピレン重合体組成物
　第６のプロピレン重合体組成物は、
　（ｉ）（ｈ）前記式（Ｉ）で表される遷移金属化合物と、
（ｉｉ）（ｂ）有機アルミニウムオキシ化合物、および
　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンを重合することにより得られるプロピレン単独重合体（Ａ５）と、
　プロピレンから誘導される構成単位を９０モル％以上の割合で含有する、前記プロピレン重合体（Ａ５）とは異なるプロピレン重合体（Ａ６）とからなっている。
　
プロピレン単独重合体（Ａ５）
　第６のプロピレン重合体組成物を構成するプロピレン単独重合体（Ａ５）は、前記式（Ｉ）で表される遷移金属化合物（ｈ）と、有機アルミニウムオキシ化合物（ｂ）および化合物（ｉ）からなる群より選ばれる少なくとも１種の化合物とを含むオレフィン重合用触媒を用いて製造されるプロピレンの単独重合体である。
　プロピレン単独重合体（Ａ５）は、２３０℃、荷重２．１６ｋｇで測定されるＭＦＲが０．０１〜１０００ｇ／１０分、好ましくは０．５〜２００分の範囲にあることが望ましく、ＧＰＣにより求められるＭｗ／Ｍｎが１．５〜３．５、好ましくは２．０〜３．０、より好ましくは２．０〜２．５の範囲にあることが望ましい。
　１３５℃デカリン中で測定される極限粘度［η］は、０．１〜２０ｄｌ／ｇ、好ましくは０．５〜１０ｄｌ／ｇ、より好ましくは１〜５ｄｌ／ｇの範囲にあることが望ましく、重量平均分子量は、１×１０３〜５００×１０４、好ましくは１×１０４〜１００×１０４の範囲にあることが望ましい。
　Ｘ線回折により測定される結晶化度が、４０％以上、好ましくは５０％以上であることが望ましく、沸騰ヘプタン抽出残率（Ｉ．Ｉ．）は、９０％以上、好ましくは９３％以上であることが望ましい。
　さらに、トリアドタクティシティー（ｍｍ分率）は、９９．０％以上、好ましくは９９．２％以上、より好ましくは９９．５％以上であることが望ましい。
　プロピレンモノマーの２，１−挿入に基づく位置不規則単位の割合は、０．５％以下、好ましくは０．１８％以下、より好ましくは０．１５％以下であることが望ましい。
　プロピレンモノマーの１，３−挿入に基づく位置不規則単位の割合は、１３Ｃ−ＮＭＲによる測定の検出下限未満（０．０３％未満）であることが望ましい。
　なお、前記プロピレン単独重合体および後述するプロピレン共重合体のトリアドタクティシティー（ｍｍ分率）、プロピレンモノマーの２，１−挿入に基づく位置不規則単位の割合およびプロピレンモノマーの１，３−挿入に基づく位置不規則単位の割合は以下のようにして測定される。
　［トリアドタクティシティー（ｍｍ分率）］
　プロピレン共重合体のトリアドタクティシティー（ｍｍ分率）は、ポリマー鎖中の任意の３個の頭尾結合したプロピレン単位連鎖を平面ジグザグ構造で表現した時、そのメチル分岐の方向が同一である割合と定義し、１３Ｃ−ＮＭＲスペクトルから下記式により求めた。
　式中、ＰＰＰ（ｍｍ）、ＰＰＰ（ｍｒ）、ＰＰＰ（ｒｒ）は、それぞれ
　で表される頭−尾で結合しているプロピレン単位３連鎖の第３単位目のメチル基に由来する吸収強度を示す。
　１３Ｃ−ＮＭＲスペクトルは、試料をＮＭＲサンプル管（５ｍｍφ）中でヘキサクロロブタジエン、ｏ−ジクロロベンゼンまたは１，２，４−トリクロロベンゼン約０．５ｍｌに、ロック溶媒である重水素化ベンゼンを約０．０５ｍｌ加えた溶媒中で完全に溶解させた後、１２０℃でプロトン完全デカップリング法で測定した。測定条件は、フリップアングル４５°、パルス間隔３．４Ｔ１（Ｔ１は、メチル基のスピン格子緩和時間のうち最長の値）以上を選択する。ポリプロピレンでは、メチル基のスピン格子緩和時間は、メチレン基およびメチン基のスピン格子緩和時間より長いので、この条件では、試料中の全ての炭素の磁化の回復は９９％以上である。ケミカルシフトは、頭−尾結合したプロピレン単位５連鎖の第３単位目のメチル基を２１．５９３ｐｐｍとして設定し、他の炭素ピークのケミカルシフトはこれを基準とした。
　ピーク領域は、第１領域（２１．１〜２１．９ｐｐｍ）、第２領域（２０．３〜２１．０ｐｐｍ）および第３領域（１９．５〜２０．３ｐｐｍ）に分類した。
　第１領域では、ＰＰＰ（ｍｍ）で示されるプロピレン単位３連鎖中の第２単位目のメチル基が共鳴する。
　第２領域では、ＰＰＰ（ｍｒ）で示されるプロピレン単位３連鎖の第２単位目のメチル基および、隣接する単位がプロピレン単位およびエチレン単位であるプロピレン単位のメチル基（ＰＰＥ−メチル基）が共鳴する。
　第３領域では、ＰＰＰ（ｒｒ）で示されるプロピレン単位３連鎖の第２単位目のメチル基および、隣接する単位がいずれもエチレン単位であるプロピレン単位のメチル基（ＥＰＥ−メチル基）が共鳴する。
　ここでプロピレン共重合体は、位置不規則ユニットを含む部分構造として、下記構造（ｉ）、（ｉｉ）および（ｉｉｉ）を有する。
　この構造（ｉ）、（ｉｉ）および（ｉｉｉ）に由来するピークの内、炭素Ａおよび炭素Ｂは、それぞれ１７．３ｐｐｍ、１７．０ｐｐｍで共鳴するので、炭素Ａおよび炭素Ｂに基づくピークは、前記第１〜３領域には現れない。さらに炭素Ａおよび炭素Ｂは、ともに頭尾結合に基づくプロピレン３連鎖に関与しないので、トリアドタクティシティーの計算では考慮する必要はない。
　また、炭素Ｃに基づくピーク、炭素に基づくＤピークおよび炭素Ｄ’に基づくピークは、第２領域に現れ、炭素Ｅに基づくピークおよび炭素Ｅ’に基づくピークは第３領域に現れる。
　したがって、第１〜３領域に現れるピークのうち、頭−尾結合したプロピレン単位３連鎖に基づかないピークは、ＰＰＥ−メチル基（２０．７ｐｐｍ付近で共鳴）、ＥＰＥ−メチル基（１９．８ｐｐｍ付近で共鳴）、炭素Ｃ、炭素Ｄ、炭素Ｄ’、炭素Ｅおよび炭素Ｅ’に基づくピークである。
　ＰＰＥ−メチル基に基づくピーク面積は、ＰＰＥ−メチン基（３０．６ｐｐｍ付近で共鳴）のピーク面積より求めることができ、ＥＰＥ−メチル基に基づくピーク面積は、ＥＰＥ−メチン基（３２．９ｐｐｍ付近で共鳴）のピーク面積より求めることができる。また、炭素Ｃに基づくピーク面積は、隣接するメチン基（３１．３ｐｐｍ付近で共鳴）のピーク面積より求めることができ、炭素Ｄに基づくピーク面積は、前記構造（ｉｉ）のαβメチレン炭素に基づくピーク（３４．３ｐｐｍ付近および３４．５ｐｐｍ付近で共鳴で共鳴）のピーク面積の和の１／２より求めることができ、炭素Ｄ’に基づくピーク面積は、前記構造（ｉｉｉ）の炭素Ｅ’のメチル基の隣接メチン基に基づくピーク（３３．３ｐｐｍ付近で共鳴）の面積より求めることができ、炭素Ｅに基づくピーク面積は、隣接するメチン炭素（３３．７ｐｐｍ付近で共鳴）のピーク面積より求めることができ、炭素Ｅ’に基づくピーク面積は、隣接するメチン炭素（３３．３ｐｐｍ付近で共鳴）のピーク面積より求めることができる。
　したがって、これらのピーク面積を第２領域および第３領域のピーク面積より差し引くと、残りのメチル炭素のピーク面積は全て頭−尾結合したプロピレン単位３連鎖（ＰＰＰ（ｍｒ）およびＰＰＰ（ｒｒ））に由来するピーク面積となる。
　以上によりＰＰＰ（ｍｍ）、ＰＰＰ（ｍｒ）およびＰＰＰ（ｒｒ）のピーク面積を求めることができるので、上記数式に従って、頭−尾結合からなるプロピレン単位連鎖部のトリアドタクティシティー（ｍｍ分率）を求めることができる。
　プロピレン単独重合体のトリアドタクティシティー（ｍｍ分率）は、ポリマー鎖中の任意の３個のプロピレン単位連鎖のうち、主鎖を平面ジグザグ構造で表現したとき、そのメチル基の方向が同一で、かつ頭−尾結合している割合と定義し、前記と同様に測定した１３Ｃ−ＮＭＲスペクトルから下記式により求めた。
（式中、ＰＰＰ（ｍｍ）は、前記と同様であり、ΣＩＣＨ３は、全メチル基に基づくピーク面積を示す。）
　ケミカルシフトは、頭−尾結合したプロピレン単位５連鎖の第３単位目のメチル基を２１．５９３ｐｐｍとして設定し、他の炭素ピークのケミカルシフトはこれを基準とした。
　この基準では、ＰＰＰ（ｍｍ）示されるプロピレン単位３連鎖中の第２単位目のメチル基に基づくピークは、２１．１〜２１．９ｐｐｍの範囲内に現れ、ＰＰＰ（ｍｒ）示されるプロピレン単位３連鎖中の第２単位目のメチル基に基づくピークは、２０．３〜２１．０ｐｐｍの範囲内に現れ、ＰＰＰ（ｒｒ）示されるプロピレン単位３連鎖中の第２単位目のメチル基に基づくピークは、１９．５〜２０．３ｐｐｍの範囲内に現れる。
　ここで、プロピレン単独重合体は、プロピレン単位が頭−尾で結合した規則構造の他、前記構造（ｉ）で示されるような２，１−挿入に基づく位置不規則単位を含む部分構造を少量有する。
　前記構造（ｉ）で示される不規則構造において、炭素Ａ、炭素Ｂおよび炭素Ｃは、前述のＰＰＰ（ｍｍ）の定義に合致しない。しかし、炭素Ａおよび炭素Ｂは、１６．５〜１７．５ｐｐｍの領域で共鳴し、炭素Ｃは、２０．７ｐｐｍ付近（ＰＰＰ（ｍｒ）の領域）で共鳴する（ただし、位置不規則単位を含む部分構造の確認は、これらのメチル基だけでなく、隣接するメチレン基、メチン基のピークの確認とあわせて行う必要がある）。このため、炭素Ａ、炭素Ｂおよび炭素Ｃは、ＰＰＰ（ｍｍ）の領域には含まれない。
　したがって、プロピレン単独重合体のトリアドタクティシティー（ｍｍ分率）は、上記式により求めることができる。
　［プロピレンモノマーの２，１−挿入に基づく位置不規則単位の割合］
　重合時、プロピレンモノマーは、１，２−挿入（メチレン側が触媒と結合する）するが、稀に２，１−挿入することがある。このためプロピレン共重合体は、前記構造（ｉ）、（ｉｉ）および（ｉｉｉ）で示されるような２，１−挿入に基づく位置不規則単位を有する。この２，１−挿入に基づく位置不規則単位の割合は、１３Ｃ−ＮＭＲを利用して下記の式から求めた。
　ここで、ピークの命名は、Ｃａｒｍａｎらの方法（Ｒｕｂｂｅｒ　Ｃｈｅｍ．Ｔｅｃｈｎｏｌ．，
４４
　プロピレンの単独重合体は、前記構造（ｉ）で示されるような２，１−挿入に基づく位置不規則単位を有する。この２，１−挿入に基づく位置不規則単位の割合は、１３Ｃ−ＮＭＲを利用して下記の式から求めた。
（式中、ΣＩＣＨ３は前記と同様である。）
　［プロピレンモノマーの１，３−挿入に基づく位置不規則単位の割合］
　プロピレン共重合体では、プロピレンの１，３−挿入に基づく３連鎖量は、βγピーク（２７．４ｐｐｍ付近で共鳴）により求めた。
　プロピレン単独重合体では、プロピレンの１，３−挿入に基づく３連鎖量は、αδピーク（３７．１ｐｐｍ付近で共鳴）およびβγピーク（２７．４ｐｐｍ付近で共鳴）により求めた。
　
プロピレン重合体（Ａ６）
　プロピレン重合体（Ａ６）は、プロピレン単独重合体、またはプロピレンから誘導される構成単位を９０モル％以上の割合で含有するプロピレン共重合体である。
　プロピレン重合体（Ａ６）は、２３０℃、荷重２．１６ｋｇで測定されるＭＦＲは、０．０１〜１０００ｇ／１０分、好ましくは０．５〜２００ｇ／１０分の範囲にあることが望ましい。ＧＰＣにより求められる分子量分布（Ｍｗ／Ｍｎ）は、１．５〜１５、好ましくは２．０〜８．０の範囲にあることが望ましい。
　また、Ｘ線回折法により測定される結晶化度は、４０％以上、好ましくは５０％以上であることが望ましい。
　さらに、１３５℃デカリン中で測定される極限粘度［η］が、０．１〜２０ｄｌ／ｇ、好ましくは０．５〜１０ｄｌ／ｇであり、重量平均分子量が、１×１０３〜５００×１０４、好ましくは１×１０４〜１００×１０４であることが望ましい。
　プロピレン重合体（Ａ６）は、エチレンおよび前記プロピレン重合体（Ａ４）の項で例示したα−オレフィンと同様の炭素数４〜２０のα−オレフィンから誘導される構成単位を１０モル％以下の割合で含有していてもよい。
　このようなプロピレン重合体（Ａ６）は、たとえば上述したようなプロピレン重合体（Ａ１）の重合に用いられるオレフィン重合用触媒（１）、プロピレン重合体（Ａ３）の重合に用いられるオレフィン重合用触媒（２）、エチレン・α−オレフィンランダム共重合体（Ｃ）の重合に用いられるオレフィン重合用触媒（３）、あるいは後述するようなプロピレン重合体（Ａ５）の重合に用いられるオレフィン重合用触媒（４）と同様の触媒を用いて重合することができる。これらのオレフィン重合用触媒のなかでは、オレフィン重合用触媒（１）、オレフィン重合用触媒（３）およびオレフィン重合用触媒（４）を用いることが好ましく、オレフィン重合用触媒（４）を用いることが特に好ましい。
　
プロピレン重合体組成物
　第６プロピレン重合体組成物は、前記プロピレン単独重合体（Ａ５）と前記プロピレン重合体（Ａ６）（ただし、プロピレン重合体（Ａ６）と前記プロピレン単独重合体（Ａ５）とは同一ではない）とからなり、プロピレン単独重合体（Ａ５）は、５〜９５重量％、好ましくは１５〜８５重量％、より好ましくは３０〜７０重量％の割合で含まれ、プロピレン重合体（Ａ６）は、５〜９５重量％、好ましくは１５〜８５重量％、より好ましくは３０〜７０重量％の割合で含まれることが望ましい。
　第６プロピレン重合体組成物では、前記（Ａ５）プロピレン単独重合体の極限粘度（［η］Ａ５）、前記（Ａ６）プロピレン重合体の極限粘度（［η］Ａ６）は、
　［η］Ａ５≧［η］Ａ６のとき、［η］Ａ５は、１〜１０ｄｌ／ｇ、好ましくは２〜５ｄｌ／ｇの範囲にあり、［η］Ａ６は、０．２〜１．５ｄｌ／ｇ、好ましくは０．３〜１．０の範囲にあり、かつ（［η］Ａ５／［η］Ａ６）は、３〜３０、好ましくは４〜２０の範囲にあることが望ましい。
　［η］Ａ５＜［η］Ａ６のとき、［η］Ａ５は、０．２〜１．５ｄｌ／ｇ、好ましくは０．３〜１．０ｄｌ／ｇの範囲にあり、［η］Ａ６は、１〜１０ｄｌ／ｇ、好ましくは２〜５の範囲にあり、かつ（［η］Ａ６／［η］Ａ５）は３〜３０、好ましくは４〜２０の範囲にあることが望ましい。
　第６のプロピレン重合体組成物は、２３０℃、荷重２．１６ｋｇで測定されるＭＦＲは、０．０１〜１０００ｇ／１０分、好ましくは０．５〜２００ｇ／１０分の範囲にあることが望ましく、プロピレン重合体組成物を構成するプロピレン成分全体のＭｗ／Ｍｎは、４〜１５の範囲にあることが望ましい。
　密度は、０．８９〜０．９２ｇ／ｃｍ３、好ましくは０．９０〜０．９２ｇ／ｃｍ３の範囲にあることが望ましい。
　曲げ弾性率（ＦＭ）は、１２０００〜２１０００ｋｇ／ｃｍ２、好ましくは１４０００〜２００００ｋｇ／ｃｍ２の範囲にあることが望ましい。
　アイゾット衝撃値（ＩＺ）は、２３℃において２〜１０ｋｇ・ｃｍ／ｃｍ、好ましくは２〜５ｋｇ・ｃｍ／ｃｍの範囲にあることが望ましい。
　引張り破断伸び（ＥＬ）は、１００〜５００％、好ましくは２００〜４００％の範囲にあることが望ましい。
　熱変形温度（ＨＤＴ）は、９５℃以上、好ましくは１００〜１４０℃の範囲にあることが望ましい。
　第６のプロピレン重合体組成物には、本発明の目的を損なわない範囲で、前記第１のプロピレン重合体組成物に配合されてもよい添加剤が必要に応じて配合されていてもよい。
　第６のプロピレン重合体組成物は、公知の方法を利用して製造することができ、たとえば（Ａ５）プロピレン単独重合体と、（Ａ６）プロピレン重合体とを用い、前記第１のプロピレン重合体組成物の項で説明した（１）〜（５）の方法に準じて製造することができる。
　このような第６のプロピレン重合体組成物は、耐熱性、剛性および引張り破断伸びに優れるとともに、成形性に優れている。
　第６のプロピレン重合体組成物は、各種構造材料、たとえば、自動車、家電などの用途、または日用品、あるいは各種フィルム、シートなどに好適に用いられる。
　次に、プロピレン単独重合体（Ａ５）を重合する際に用いられる触媒およびプロピレン単独重合体（Ａ５）の製造方法ついて説明する。
　プロピレン単独重合体（Ａ５）を製造する際に用いられるオレフィン重合用触媒は、
　（ｉ）（ｈ）前記式（Ｉ）で表される遷移金属化合物と、
（ｉｉ）（ｂ）前記有機アルミニウムオキシ化合物、および
　　　　（ｉ）前記遷移金属化合物（ｈ）と反応してイオン対を形成する化合物
　からなる群より選ばれる少なくとも１種の化合物とを
含むオレフィン重合用触媒〔オレフィン重合用触媒（４）〕である。
　図４にプロピレン単独重合体（Ａ５）の重合に用いられるオレフィン重合触媒の調製工程を示す。
　前記遷移金属化合物（ｈ）と反応してイオン対を形成する化合物（ｉ）は、前記遷移金属化合物（ａ）と反応してイオン対を形成する化合物（ｃ）と同様の化合物である。
　上記のような前記遷移金属化合物（ｈ）と反応してイオン対を形成する化合物（ｉ）は、２種以上混合して用いることができる。
　プロピレン単独重合体（Ａ５）を製造する際に用いられるオレフィン重合用触媒は、遷移金属化合物（ｈ）と、有機アルミニウムオキシ化合物（ｂ）および化合物（ｉ）からなる群より選ばれる少なくとも１種の化合物以外に、前記有機アルミニウム化合物（ｊ）を含んでいてもよい。
　このようなオレフィン重合用触媒（４）は、遷移金属化合物（ｈ）〔成分（ｈ）〕、有機アルミニウムオキシ化合物（ｂ）〔成分（ｂ）〕（または遷移金属化合物（ｈ）と反応してイオン対を形成する化合物（ｉ）〔成分（ｉ）〕）および所望により有機アルミニウム化合物〔成分（ｊ）〕を不活性炭化水素溶媒中またはオレフィン溶媒中で混合することにより調製することができる。
　触媒の調製に用いられる不活性炭化水素溶媒としては、前記オレフィン重合用触媒（１）の調製に用いられる不活性炭化水素溶媒と同様の溶媒を用いることができる。
　オレフィン重合用触媒（４）を調製する際の各成分の混合順序は任意であるが、成分（ｂ）〔または成分（ｉ）〕と成分（ｈ）とを混合するか、
　成分（ｂ）と成分（ｊ）とを混合し、次いで成分（ｈ）を混合するか、
　成分（ｈ）と成分（ｂ）〔または成分（ｉ）〕とを混合し、次いで成分（ｊ）を混合するか、あるいは、
　成分（ｈ）と成分（ｊ）とを混合し、次いで成分成分（ｂ）〔または成分（ｉ）〕を混合することが好ましい。
　上記各成分を混合するに際して、成分（ｂ）中のアルミニウムと、成分（ｈ）中の遷移金属との原子比（Ａｌ／遷移金属）は、通常１０〜１００００、好ましくは２０〜５０００であり、成分（ｈ）の濃度は、約１０−８〜１０−１モル／ｌ（溶媒）、好ましくは１０−７〜５×１０−２モル／ｌの範囲である。
　成分（ｉ）を用いる場合、成分（ｈ）と成分（ｉ）とのモル比（成分（ｈ）／成分（ｉ））は、通常０．０１〜１０、好ましくは０．１〜５の範囲であり、成分（ｈ）の濃度は、約１０−８〜１０−１モル／ｌ（溶媒）、好ましくは１０−７〜５×１０−２モル／ｌ（溶媒）の範囲である。
　成分（ｊ）を用いる場合は、該成分（ｊ）中のアルミニウム原子（Ａｌｊ）と成分（ｂ）中のアルミニウム原子（Ａｌｂ）との原子比（Ａｌｊ／Ａｌｂ）は、通常０．０２〜２０、好ましくは０．２〜１０の範囲である。
　上記各触媒成分は、重合器中で混合してもよいし、予め混合したものを重合器に添加してもよい。
　予め混合する際の混合温度は、通常−５０〜１５０℃、好ましくは−２０〜１２０℃であり、接触時間は１〜１０００分間、好ましくは５〜６００分間である。また、混合接触時には混合温度を変化させてもよい。
　オレフィン重合用触媒（４）は、無機あるいは有機の化合物であって、顆粒状ないしは微粒子状の固体である微粒子状担体に、上記成分（ｈ）、成分（ｂ）〔または成分（ｉ）〕および成分（ｊ）のうち少なくとも一種の成分が担持された固体状オレフィン重合用触媒であってもよい。
　無機担体としては多孔質酸化物が好ましく、たとえばＳｉＯ２、Ａｌ２Ｏ３などを例示することができる。
　有機化合物の顆粒状ないしは微粒子状固体としては、エチレン、プロピレン、１−ブテンなどのα−オレフィン、もしくはスチレンを主成分として生成される重合体または共重合体を例示することができる。
　また、オレフィン重合触媒（４）は、上記の微粒子状担体、成分（ｈ）、成分（ｂ）〔または成分（ｉ）〕、予備重合により生成するオレフィン重合体および、所望により成分（ｊ）から形成されるオレフィン重合触媒であってもよい。
　予備重合に用いられるオレフィンとしては、プロピレン、エチレン、１−ブテンなどのオレフィンが用いられるが、これらと他のオレフィンとの混合物であってもよい。
　なお、オレフィン重合用触媒（４）は、上記のような各成分以外にもオレフィン重合に有用な他の成分、たとえば、触媒成分としての水なども含むことができる。
　プロピレン単独重合体（Ａ５）は、上記のオレフィン重合用触媒（４）の存在下にプロピレンの重合を行うことによって製造することができる。重合は懸濁重合、溶液重合などの液相重合法あるいは気相重合法いずれにおいても実施できる。
　液相重合法では上述した触媒調製の際に用いた不活性炭化水素溶媒と同じものを用いることができ、プロピレンを溶媒として用いることもできる。
　プロピレンの重合温度は、懸濁重合法を実施する際には、通常−５０〜１００℃、好ましくは０〜９０℃の範囲であることが望ましく、溶液重合法を実施する際には、通常０〜２５０℃、好ましくは２０〜２００℃の範囲であることが望ましい。また、気相重合法を実施する際には、重合温度は通常０〜１２０℃、好ましくは２０〜１００℃の範囲であることが望ましい。重合圧力は、通常、常圧〜１００ｋｇ／ｃｍ２、好ましくは常圧〜５０ｋｇ／ｃｍ２の条件下であり、重合反応は、回分式、半連続式、連続式のいずれの方法においても行うことができる。さらに重合を反応条件の異なる２段以上に分けて行うことも可能である。
　　　
第７のプロピレン重合体組成物
　本発明に係る第７のプロピレン重合体組成物は、
　（ｉ）（ｈ）上記式（Ｉ）で表される遷移金属化合物と、
（ｉｉ）（ｂ）有機アルミニウムオキシ化合物、および
　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンを重合することにより得られるプロピレン単独重合体（Ａ５）と、
　（１）炭素数２〜２０のオレフィンおよび炭素数５〜２０のポリエンから選ばれる少なくとも１種のモノマーを重合または共重合することにより得られ、（２）エチレン、プロピレン、ブテンまたは４−メチル−１−ペンテンから誘導される構成単位の含有量が９０モル％未満であり、（３）ガラス転移温度（Ｔｇ）が１０℃以下であるオレフィン系エラストマー（Ｄ）とからなっている。
　
プロピレン単独重合体（Ａ５）
　第７のプロピレン重合体組成物を構成するプロピレン単独重合体（Ａ５）は、前記第６のプロピレン重合体組成物を構成するプロピレン単独重合体（Ａ５）と同様のプロピレン単独重合体である。
　
オレフィン系エラストマー（Ｄ）
　オレフィン系エラストマー（Ｄ）は、炭素数２〜２０のオレフィンおよび炭素数５〜２０のポリエンからなる群より選ばれる１種のモノマーの重合体、あるいは、炭素数２〜２０のオレフィンおよび炭素数５〜２０のポリエンからなる群より選ばれる２種以上のモノマーのランダム共重合体またはブロック共重合体であって、エチレン、プロピレン、ブテンまたは４−メチル−１−ペンテンから誘導される構成単位の含有量が９０モル％未満、好ましくは８５モル％以下であり、かつ、ガラス転移温度（Ｔｇ）が１０℃以下、好ましくは−１００〜０℃、より好ましくは−１００〜−１０℃の範囲にある。
　炭素数２〜２０のオレフィンとしてはエチレン、プロピレン、１−ブテン、１−ペンテン、２−メチル−１−ブテン、３−メチル−１−ブテン、１−ヘキセン−１、３−メチル−１−ペンテン、４−メチル−１−ペンテン、３，３−ジメチル−１−ブテン、１−ヘプテン、メチル−１−ヘキセン、ジメチル−１−ペンテン、トリメチル−１−ブテン、エチル−１−ペンテン、１−オクテン、メチル−１−ペンテン、ジメチル−１−ヘキセン、トリメチル−１−ペンテン、エチル−１−ヘキセン、メチルエチル−１−ペンテン、ジエチル−１−ブテン、プロピル−１−ペンテン、１−デセン、メチル−１−ノネン、ジメチル−１−オクテン、トリメチル−１−ヘプテン、エチル−１−オクテン、メチルエチル−１−ヘプテン、ジエチル−１−ヘキセン、１−ドデセン、ヘキサドデセンおよびスチレンなどを挙げることができる。
　炭素数５〜２０のポリエンとしては、前記エチレン・オレフィンランダム重合体（Ｃ）の項で例示したポリエンと同様のものが挙げられる。
　このようなオレフィン系エラストマー（Ｄ）は、密度が０．８５〜０．９２ｇ／ｃｍ３、好ましくは０．８５〜０．９０ｇ／ｃｍ３の範囲にあり、１３５℃、デカリン中で測定される極限粘度［η］は、０．１〜２０ｄｌ／ｇ、好ましくは０．５〜１０ｄｌ／ｇ、より好ましくは１〜５ｄｌ／ｇの範囲にあることが望ましい。
　また、Ｘ線回折法によって測定した結晶化度が３０％未満、または非晶質であることが望ましい。
　オレフィン系エラストマー（Ｄ）としては、たとえば
　炭素数２〜２０のオレフィンから選ばれる２種以上のモノマーの共重合体、炭素数２〜２０のオレフィンから選ばれる１種のモノマーと、炭素数５〜２０のポリエンからから選ばれる１種のモノマーとの共重合体、炭素数２〜２０のオレフィンから選ばれる２種以上のモノマーと、炭素数５〜２０のポリエンからから選ばれる１種のモノマーとの共重合体などが挙げられる。
　より具体的には、
　エチレンから誘導される構成単位を５０〜９０モル％、炭素数３〜２０のオレフィンおよび炭素数５〜２０のポリエンから選ばれるモノマーから誘導される構成単位を１０〜５０モル％含有するエラストマー、
　エチレンから誘導される構成単位を６０〜９０モル％、炭素数３〜６のオレフィンおよび炭素数５、６のポリエンから選ばれるモノマーから誘導される構成単位を１０〜４０モル％含有するエラストマー、
　エチレンから誘導される構成単位を６５〜９０モル％、プロピレンおよびブテンから選ばれるモノマーから誘導される構成単位を１０〜３５モル％含有するエラストマー、
　プロピレンから誘導される構成単位を５０〜９０モル％、エチレン、炭素数４〜２０のオレフィンおよび炭素数５〜２０のポリエンから選ばれるモノマーから誘導される構成単位を１０〜５０モル％含有するエラストマー、
　プロピレンから誘導される構成単位を５０〜８５モル％、エチレン、炭素数４〜６のオレフィンおよび炭素数５、６のポリエンから選ばれるモノマーから誘導される構成単位を１５〜５０モル％含有するエラストマー、
　プロピレンから誘導される構成単位を５０〜８０モル％、エチレンおよびブテンから選ばれるモノマーから誘導される構成単位を２０〜５０モル％含有するエラストマー、
　あるいは、スチレン・ブタジエンゴム（ＳＢＲ）、ゴム中間ブロックにポリ（エチレン−ブテン）を有するスチレン系ブロック共重合体（ＳＥＢＳ）などを挙げることができる。
　オレフィン系エラストマー（Ｄ）は、炭素数２〜２０のオレフィンおよび炭素数５〜２０のポリエンからなる群より選ばれる少なくとも１種のモノマーを、従来公知の方法で重合または共重合することにより得られる。この重合反応は、気相（気相法）で行うこともでき、また液相（液相法）で行うこともできる。
　なお、オレフィン系エラストマー（Ｄ）は、２種以上組み合わせて用いることができる。
　
プロピレン重合体組成物
　第７のプロピレン重合体組成物は、前記プロピレン単独重合体（Ａ５）と前記オレフィン系エラストマー（Ｄ）とからなり、プロピレン単独重合体（Ａ５）は、５〜９５重量％、好ましくは３０〜９０重量％、より好ましくは５０〜８０重量％の割合で含まれ、オレフィン系エラストマー（Ｄ）は、５〜９５重量％、好ましくは１０〜７０重量％、より好ましくは２０〜５０重量％の割合で含まれることが望ましい。
　第７のプロピレン重合体組成物は、２３０℃、荷重２．１６ｋｇで測定されるＭＦＲは、０．０１〜１０００ｇ／１０分、好ましくは０．５〜２００ｇ／１０分の範囲にあることが望ましく、プロピレン重合体組成物を構成するプロピレン成分全体のＭｗ／Ｍｎは、１．５〜３．５の範囲にあることが望ましい。
　密度は、０．８８〜０．９２ｇ／ｃｍ３、好ましくは０．９０〜０．９２ｇ／ｃｍ３の範囲にあることが望ましい。
　曲げ弾性率（ＦＭ）は、８０００〜２１０００ｋｇ／ｃｍ２、好ましくは１２０００〜２００００ｋｇ／ｃｍ２の範囲にあることが望ましい。
　アイゾット衝撃値（ＩＺ）は、２３℃において１０〜６０ｋｇ・ｃｍ／ｃｍ、好ましくは１０〜４０ｋｇ・ｃｍ／ｃｍの範囲にあることが望ましい。
　引張り破断伸び（ＥＬ）は、２００〜１０００％、好ましくは３００〜５００％の範囲にあることが望ましい。
　熱変形温度（ＨＤＴ）は、８５℃以上、好ましくは９５〜１４０℃の範囲にあることが望ましい。
　第７のプロピレン重合体組成物には、本発明の目的を損なわない範囲で、前記第１のプロピレン重合体組成物に配合されてもよい添加剤が必要に応じて配合されていてもよい。
　プロピレン重合体組成物は、公知の方法を利用して製造することができ、たとえばプロピレン単独重合体（Ａ５）と、オレフィン系エラストマー（Ｄ）とを用い、前記第１のプロピレン重合体組成物の項で説明した（１）〜（５）の方法に準じて製造することができる。
　このようなプロピレン重合体組成物は、耐熱性、剛性および引張り破断伸びに優れるとともに、耐衝撃性に優れている。
　第７のプロピレン重合体組成物は、各種構造材料、たとえば、自動車、家電などの用途、または日用品、あるいは各種シートなどに好適に用いられる。
　　　
第８のプロピレン重合体組成物
　第８のプロピレン重合体組成物は、
　（ｉ）（ｈ）上記式（Ｉ）で表される遷移金属化合物と、
（ｉｉ）（ｂ）有機アルミニウムオキシ化合物、および
　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンを重合することにより得られるプロピレン単独重合体（Ａ５）と、
　エチレン、ブテンおよび４−メチル−１−ペンテンからなる群より選ばれる１種のモノマーから誘導される構成単位を９０モル％以上の割合で含有するオレフィン重合体（Ｅ）とからなっている。
　
プロピレン単独重合体（Ａ５）
　第８のプロピレン重合体組成物を構成するプロピレン単独重合体（Ａ５）は、前記第６のプロピレン重合体組成物を構成するプロピレン単独重合体（Ａ５）と同様のプロピレン単独重合体である。
　
オレフィン重合体（Ｅ）
　オレフィン重合体（Ｅ）は、エチレンから誘導される構成単位を９０モル％以上、好ましくは９５モル％以上の割合で含有するエチレン（共）重合体、ブテンから誘導される構成単位を９０モル％以上、好ましくは９５モル％以上の割合で含有するブテン（共）重合体、または４−メチル−１−ペンテンから誘導される構成単位を９０モル％以上、好ましくは９５モル％以上の割合で含有する４−メチル−１−ペンテン（共）重合体である。
　前記エチレン共重合体は、炭素数３〜２０のオレフィンおよび炭素数５〜２０のポリエンからなる群より選ばれるモノマーから誘導される構成単位を１０モル％未満の割合で含有していてもよい。
　前記ブテン共重合体は、ブテン以外の炭素数２〜２０のオレフィンおよび炭素数５〜２０のポリエンからなる群より選ばれるモノマーから誘導される構成単位を１０モル％未満の割合で含有していてもよい。
　前記４−メチル−１−ペンテン共重合体は、４−メチル−１−ペンテン以外の炭素数２〜２０のオレフィンおよび炭素数５〜２０のポリエンからなる群より選ばれるモノマーから誘導される構成単位を１０モル％未満の割合で含有していてもよい。
　炭素数２〜２０のオレフィンとしては、前記オレフィン系エラストマー（Ｄ）の項で例示したものと同様のオレフィンを挙げることができる。
　炭素数５〜２０のポリエンとしては、前記オレフィン系エラストマー（Ｄ）の項で例示したものと同様のポリエンを挙げることができる。
　このようなオレフィン重合体（Ｅ）は、密度が０．８０〜０．９８ｇ／ｃｍ３、好ましくは０．８５〜０．９６ｇ／ｃｍ３の範囲にあり、１３５℃、デカリン中で測定される極限粘度［η］は、０．１〜２０ｄｌ／ｇ、好ましくは０．５〜１０ｄｌ／ｇ、より好ましくは１〜５ｄｌ／ｇの範囲にあることが望ましい。
　オレフィン重合体（Ｅ）は、エチレン単独重合体またはエチレン共重合体であることが好ましく、エチレン単独重合体であることが特に好ましい。
　オレフィン重合体（Ｅ）は、エチレン、ブテンおよび４−メチル−１−ペンテンからなる群より選ばれる１種のモノマーを従来公知の方法で重合するか、あるいは、エチレン、ブテンおよび４−メチル−１−ペンテンからなる群より選ばれる１種のモノマーと、前記モノマー以外の炭素数２〜２０のオレフィンおよび炭素数５〜２０のポリエンからなる群より選ばれる少なくとも１種のモノマーとを従来公知の方法で共重合することにより得られる。この重合反応は、気相（気相法）で行うこともでき、また液相（液相法）で行うこともできる。
　なお、オレフィン重合体（Ｅ）は、２種以上組み合わせて用いることができる。
　
プロピレン重合体組成物
　第８のプロピレン重合体組成物は、前記プロピレン単独重合体（Ａ５）と前記オレフィン重合体（Ｅ）とからなり、プロピレン単独重合体（Ａ５）は、５〜９５重量％、好ましくは３０〜９０重量％、より好ましくは５０〜８０重量％の割合で含まれ、オレフィン重合体（Ｅ）は、５〜９５重量％、好ましくは１０〜７０重量％、より好ましくは２０〜５０重量％の割合で含まれることが望ましい。
　第８のプロピレン重合体組成物は、２３０℃、荷重２．１６ｋｇで測定されるＭＦＲは、０．１〜２００ｇ／１０分、好ましくは１〜１００ｇ／１０分の範囲にあることが望ましく、プロピレン重合体組成物を構成するプロピレン成分全体のＭｗ／Ｍｎは、１．５〜３．５の範囲にあることが望ましい。
　密度は、０．８０〜０．９８ｇ／ｃｍ３、好ましくは０．８５〜０．９４ｇ／ｃｍ３の範囲にあることが望ましい。
　曲げ弾性率（ＦＭ）は、１２０００〜２１０００ｋｇ／ｃｍ２、好ましくは１４０００〜２００００ｋｇ／ｃｍ２の範囲にあることが望ましい。
　アイゾット衝撃値（ＩＺ）は、２３℃において２〜２０ｋｇ・ｃｍ／ｃｍ、好ましくは２〜１０ｋｇ・ｃｍ／ｃｍの範囲にあることが望ましい。
　引張り破断伸び（ＥＬ）は、１００〜５００％、好ましくは２００〜４００％の範囲にあることが望ましい。
　熱変形温度（ＨＤＴ）は、８５℃以上、好ましくは１００〜１４０℃の範囲にあることが望ましい。
　第８のプロピレン重合体組成物には、本発明の目的を損なわない範囲で、前記第１のプロピレン重合体組成物に配合されてもよい添加剤が必要に応じて配合されていてもよい。
　プロピレン重合体組成物は、公知の方法を利用して製造することができ、たとえばプロピレン単独重合体（Ａ５）と、オレフィン重合体（Ｅ）とを用い、前記第１のプロピレン重合体組成物の項で説明した（１）〜（５）の方法に準じて製造することができる。
　このようなプロピレン重合体組成物は、耐熱性、剛性および引張り破断伸びに優れている。
　　　
第９のプロピレン重合体組成物
　第９のプロピレン重合体組成物は、
　（ｉ）（ｈ）上記式（Ｉ）で表される遷移金属化合物と、
（ｉｉ）（ｂ）有機アルミニウムオキシ化合物、および
　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンを重合することにより得られるプロピレン単独重合体（Ａ５）と、
　プロピレンから誘導される構成単位を９０モル％以上の割合で含有する前記プロピレン重合体（Ａ５）とは異なるプロピレン重合体（Ａ６）と、
　（１）炭素数２〜２０のオレフィンおよび炭素数５〜２０のポリエンから選ばれる少なくとも１種のモノマーを重合または共重合することにより得られ、（２）エチレン、プロピレン、ブテンまたは４−メチル−１−ペンテンから誘導される構成単位の含有量が９０モル％未満であり、（３）ガラス転移温度（Ｔｇ）が１０℃以下であるオレフィン系エラストマー（Ｄ）とからなっている。
　
プロピレン単独重合体（Ａ５）
　第９のプロピレン重合体組成物を構成するプロピレン単独重合体（Ａ５）は、前記第６のプロピレン重合体組成物を構成するプロピレン単独重合体（Ａ５）と同様のプロピレン単独重合体である。
　
プロピレン重合体（Ａ６）
　第９のプロピレン重合体組成物を構成するプロピレン重合体（Ａ６）は、前記第６のプロピレン重合体組成物を構成するプロピレン重合体（Ａ６）と同様のプロピレン重合体である。
　
オレフィン系エラストマー（Ｄ）
　第９のプロピレン重合体組成物を構成するオレフィン系エラストマー（Ｄ）は、前記第７のプロピレン重合体組成物を構成するオレフィン系エラストマー（Ｄ）と同様のオレフィン系エラストマーである。
　なお、オレフィン系エラストマーは、２種以上組み合わせて用いることができる。
　
プロピレン重合体組成物
　第９のプロピレン重合体組成物は、前記プロピレン単独重合体（Ａ５）と、前記プロピレン重合体（Ａ６）〔ただし、プロピレン重合体（Ａ６）と前記プロピレン単独重合体（Ａ５）とは同一ではない〕と、オレフィン系エラストマー（Ｄ）とを必須成分とし、プロピレン単独重合体（Ａ５）が５〜９５重量％、プロピレン重合体（Ａ６）が９５重量％以下、オレフィン系エラストマー（Ｄ）が９５重量％以下の割合で含まれている。
　第９のプロピレン重合体組成物では、プロピレン単独重合体（Ａ５）は、５〜９５重量％、好ましくは３０〜８５重量％、より好ましくは３０〜６０重量％の割合で含まれ、プロピレン重合体（Ａ６）は、３〜９３重量％、好ましくは５〜６０重量％、より好ましくは３０〜６０重量％の割合で含まれ、オレフィン系エラストマー（Ｄ）は、２〜９２重量％、好ましくは１０〜６５重量％、より好ましくは１０〜４０重量％の割合で含まれることが望ましい。
　第９のプロピレン重合体組成物では、前記（Ａ５）プロピレン単独重合体の極限粘度（［η］Ａ５）、前記（Ａ６）プロピレン重合体の極限粘度（［η］Ａ６）は、
　［η］Ａ５≧［η］Ａ６のとき、［η］Ａ５は、１〜１０ｄｌ／ｇ、好ましくは２〜５ｄｌ／ｇの範囲にあり、［η］Ａ６は、０．２〜１．５ｄｌ／ｇ、好ましくは０．３〜１．０の範囲にあり、かつ（［η］Ａ５／［η］Ａ６）は３〜３０、好ましくは４〜２０の範囲にあることが望ましい。
　［η］Ａ５＜［η］Ａ６のとき、［η］Ａ５は、０．２〜１．５ｄｌ／ｇ、好ましくは０．３〜１．０ｄｌ／ｇの範囲にあり、［η］Ａ６は、１〜１０ｄｌ／ｇ、好ましくは２〜５の範囲にあり、かつ（［η］Ａ６／［η］Ａ５）は３〜３０、好ましくは４〜２０の範囲にあることが望ましい。
　第９のプロピレン重合体組成物は、２３０℃、荷重２．１６ｋｇで測定されるＭＦＲは、０．０１〜１０００ｇ／１０分、好ましくは０．５〜２００ｇ／１０分の範囲にあることが望ましく、プロピレン重合体組成物を構成するプロピレン成分全体のＭｗ／Ｍｎは、４〜１５の範囲にあることが望ましい。
　密度は、０．８８〜０．９２ｇ／ｃｍ３、好ましくは０．９０〜０．９２ｇ／ｃｍ３の範囲にあることが望ましい。
　曲げ弾性率（ＦＭ）は、８０００〜２１０００ｋｇ／ｃｍ２、好ましくは１２０００〜２００００ｋｇ／ｃｍ２の範囲にあることが望ましい。
　アイゾット衝撃値（ＩＺ）は、２３℃において１０〜６０ｋｇ・ｃｍ／ｃｍ、好ましくは１５〜６０ｋｇ・ｃｍ／ｃｍの範囲にあることが望ましい。
　引張り破断伸び（ＥＬ）は、２００〜１０００％、好ましくは３００〜１０００％の範囲にあることが望ましい。
　熱変形温度（ＨＤＴ）は、８５℃以上、好ましくは９５〜１４０℃の範囲にあることが望ましい。
　第９のプロピレン重合体組成物には、本発明の目的を損なわない範囲で、前記第１のプロピレン重合体組成物に配合されてもよい添加剤が必要に応じて配合されていてもよい。
　第９のプロピレン重合体組成物は、公知の方法を利用して製造することができ、たとえばプロピレン単独重合体（Ａ５）と、プロピレン重合体（Ａ６）と、オレフィン系エラストマー（Ｄ）とを用い、前記第１のプロピレン重合体組成物の項で説明した（１）〜（５）の方法に準じて製造することができる。
　このような第９のプロピレン重合体組成物は、耐熱性、剛性および引張り破断伸びに優れるとともに、成形性、耐衝撃性に優れている。
　第９のプロピレン重合体組成物は、各種構造材料、たとえば、自動車、家電などの用途、または日用品、あるいは各種フィルム、シートなどに好適に用いられる。
　　　
第１０のプロピレン重合体組成物
　本発明に係る第１０のプロピレン重合体組成物は、
　（ｉ）（ｈ）上記式（Ｉ）で表される遷移金属化合物と、
（ｉｉ）（ｂ）有機アルミニウムオキシ化合物、および
　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンを重合することにより得られるプロピレン単独重合体（Ａ５）と、
　プロピレンから誘導される構成単位を９０モル％以上の割合で含有する前記プロピレン重合体（Ａ５）とは異なるプロピレン重合体（Ａ６）と、
　エチレン、ブテンおよび４−メチル−１−ペンテンからなる群より選ばれる１種のモノマーから誘導される構成単位を９０モル％以上の割合で含有するオレフィン重合体（Ｅ）とからなっている。
　
プロピレン単独重合体（Ａ５）
　第１０のプロピレン重合体組成物を構成するプロピレン単独重合体（Ａ５）は、前記第６のプロピレン重合体組成物を構成するプロピレン単独重合体（Ａ５）と同様のプロピレン単独重合体である。
　
プロピレン重合体（Ａ６）
　第１０のプロピレン重合体組成物を構成するプロピレン重合体（Ａ６）は、前記第６のプロピレン重合体組成物を構成するプロピレン重合体（Ａ６）と同様のプロピレン重合体である。
　
オレフィン重合体（Ｅ）
　第１０のプロピレン重合体組成物を構成するオレフィン重合体（Ｅ）は、前記第８のプロピレン重合体組成物を構成するオレフィン重合体（Ｅ）と同様のオレフィン重合体である。
　なお、オレフィン重合体（Ｅ）は、２種以上組み合わせて用いることができる。
　
プロピレン重合体組成物
　第１０のプロピレン重合体組成物は、前記プロピレン単独重合体（Ａ５）と、前記プロピレン重合体（Ａ６）（ただし、プロピレン重合体（Ａ６）と前記プロピレン単独重合体（Ａ５）とは同一ではない）と、オレフィン重合体（Ｅ）とを必須成分とし、プロピレン単独重合体（Ａ５）が５〜９５重量％、プロピレン重合体（Ａ６）が９５重量％以下、オレフィン重合体（Ｅ）が９５重量％以下の割合で含まれている。
　第１０のプロピレン重合体組成物では、プロピレン単独重合体（Ａ５）は、５〜９５重量％、好ましくは３０〜８５重量％、より好ましくは３０〜６０重量％の割合で含まれ、プロピレン重合体（Ａ６）は、３〜９３重量％、好ましくは５〜６０重量％、より好ましくは３０〜６０重量％の割合で含まれ、オレフィン重合体（Ｅ）は、２〜９２重量％、好ましくは１０〜６５重量％、より好ましくは１０〜４０重量％の割合で含まれることが望ましい。
　第１０のプロピレン重合体組成物では、前記（Ａ５）プロピレン単独重合体の極限粘度（［η］Ａ５）、前記（Ａ６）プロピレン重合体の極限粘度（［η］Ａ６）は、
　［η］Ａ５≧［η］Ａ６のとき、［η］Ａ５は、１〜１０ｄｌ／ｇ、好ましくは２〜５ｄｌ／ｇの範囲にあり、［η］Ａ６は、０．２〜１．５ｄｌ／ｇ、好ましくは０．３〜１．０の範囲にあり、かつ（［η］Ａ５／［η］Ａ６）は３〜３０、好ましくは４〜２０の範囲にあることが望ましい。
　［η］Ａ５＜［η］Ａ６のとき、［η］Ａ５は、０．２〜１．５ｄｌ／ｇ、好ましくは０．３〜１．０ｄｌ／ｇの範囲にあり、［η］Ａ６は、１〜１０ｄｌ／ｇ、好ましくは２〜５の範囲にあり、かつ（［η］Ａ６／［η］Ａ５）は３〜３０、好ましくは４〜２０の範囲にあることが望ましい。
　第１０のプロピレン重合体組成物は、２３０℃、荷重２．１６ｋｇで測定されるＭＦＲは、０．０１〜１０００ｇ／１０分、好ましくは０．５〜２００ｇ／１０分の範囲にあることが望ましく、プロピレン重合体組成物を構成するプロピレン成分全体のＭｗ／Ｍｎは、４〜１５の範囲にあることが望ましい。
　密度は、０．８０〜０．９８ｇ／ｃｍ３、好ましくは０．８５〜０．９４ｇ／ｃｍ３の範囲にあることが望ましい。
　曲げ弾性率（ＦＭ）は、１２０００〜２１０００ｋｇ／ｃｍ２、好ましくは１４０００〜２００００ｋｇ／ｃｍ２の範囲にあることが望ましい。
　アイゾット衝撃値（ＩＺ）は、２３℃において２〜２０ｋｇ・ｃｍ／ｃｍ、好ましくは２〜１０ｋｇ・ｃｍ／ｃｍの範囲にあることが望ましい。
　引張り破断伸び（ＥＬ）は、１００〜５００％、好ましくは２００〜４００％の範囲にあることが望ましい。
　熱変形温度（ＨＤＴ）は、８５℃以上、好ましくは１００〜１４０℃の範囲にあることが望ましい。
　第１０のプロピレン重合体組成物には、本発明の目的を損なわない範囲で、前記第１のプロピレン重合体組成物に配合されてもよい添加剤が必要に応じて配合されていてもよい。
　第１０のプロピレン重合体組成物は、公知の方法を利用して製造することができ、たとえばプロピレン単独重合体（Ａ５）と、プロピレン重合体（Ａ６）と、オレフィン重合体（Ｅ）とを用い、前記第１のプロピレン重合体組成物の項で説明した（１）〜（５）の方法に準じて製造することができる。
　このような第１０のプロピレン重合体組成物は、耐熱性、剛性および引張り破断伸びに優れるとともに、成形性に優れている。
　　　
第１１のプロピレン重合体組成物
　本発明に係る第１１のプロピレン重合体組成物は、
　（ｉ）（ｈ）上記式（Ｉ）で表される遷移金属化合物と、
（ｉｉ）（ｂ）有機アルミニウムオキシ化合物、および
　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンを重合することにより得られるプロピレン単独重合体（Ａ５）と、
　（１）炭素数２〜２０のオレフィンおよび炭素数５〜２０のポリエンから選ばれる少なくとも１種のモノマーを重合または共重合することにより得られ、（２）エチレン、プロピレン、ブテンまたは４−メチル−１−ペンテンから誘導される構成単位の含有量が９０モル％未満であり、（３）ガラス転移温度（Ｔｇ）が１０℃以下であるオレフィン系エラストマー（Ｄ）と、
　エチレン、ブテンおよび４−メチル−１−ペンテンからなる群より選ばれる１種のモノマーから誘導される構成単位を９０モル％以上の割合で含有するオレフィン重合体（Ｅ）とからなっている。
　
プロピレン単独重合体（Ａ５）
　第１１のプロピレン重合体組成物を構成するプロピレン単独重合体（Ａ５）は、前記第６のプロピレン重合体組成物を構成するプロピレン単独重合体（Ａ５）と同様のプロピレン単独重合体である。
　
オレフィン系エラストマー（Ｄ）
　第１１のプロピレン重合体組成物を構成するオレフィン系エラストマー（Ｄ）は、前記第７のプロピレン重合体組成物を構成するオレフィン系エラストマー（Ｄ）と同様のオレフィン系エラストマーである。
　なお、オレフィン系エラストマー（Ｄ）は、２種以上組み合わせて用いることができる。
　
オレフィン重合体（Ｅ）
　第１１のプロピレン重合体組成物を構成するオレフィン重合体（Ｅ）は、前記第８のプロピレン重合体組成物を構成するオレフィン重合体（Ｅ）と同様のオレフィン重合体である。
　なお、オレフィン重合体（Ｅ）は、２種以上組み合わせて用いることができる。
　
プロピレン重合体組成物
　第１１のプロピレン重合体組成物は、前記プロピレン単独重合体（Ａ５）と、前記オレフィン系エラストマー（Ｄ）と、前記オレフィン重合体（Ｅ）とを必須成分とし、プロピレン単独重合体（Ａ５）が５〜９５重量％、オレフィン系エラストマー（Ｄ）が９５重量％、オレフィン重合体（Ｅ）が９５重量％以下の割合で含まれている。
　第１１のプロピレン重合体組成物では、プロピレン単独重合体（Ａ５）は、５〜９５重量％、好ましくは３０〜８５重量％、より好ましくは５０〜７０重量％の割合で含まれ、オレフィン系エラストマー（Ｄ）は、３〜９３重量％、好ましくは１０〜６５重量％、より好ましくは２０〜４０重量％の割合で含まれ、オレフィン重合体（Ｅ）は、２〜９２重量％、好ましくは５〜６０重量％、より好ましくは１０〜３０重量％の割合で含まれることが望ましい。
　第１１のプロピレン重合体組成物は、２３０℃、荷重２．１６ｋｇで測定されるＭＦＲは、０．０１〜１０００ｇ／１０分、好ましくは０．５〜２００ｇ／１０分の範囲にあることが望ましく、プロピレン重合体組成物を構成するプロピレン成分全体のＭｗ／Ｍｎは、１．５〜３．５の範囲にあることが望ましい。
　密度は、０．８８〜０．９３ｇ／ｃｍ３、好ましくは０．９０〜０．９３ｇ／ｃｍ３の範囲にあることが望ましい。
　曲げ弾性率（ＦＭ）は、８０００〜２１０００ｋｇ／ｃｍ２、好ましくは１２０００〜２００００ｋｇ／ｃｍ２の範囲にあることが望ましい。
　アイゾット衝撃値（ＩＺ）は、２３℃において１０〜６０ｋｇ・ｃｍ／ｃｍ、好ましくは２０〜６０ｋｇ・ｃｍ／ｃｍの範囲にあることが望ましい。
　引張り破断伸び（ＥＬ）は、２００〜１０００％、好ましくは３００〜１０００％の範囲にあることが望ましい。
　熱変形温度（ＨＤＴ）は、８５℃以上、好ましくは９５〜１４０℃の範囲にあることが望ましい。
　第１１のプロピレン重合体組成物には、本発明の目的を損なわない範囲で、前記第１のプロピレン重合体組成物に配合されてもよい添加剤が必要に応じて配合されていてもよい。
　第１１のプロピレン重合体組成物は、公知の方法を利用して製造することができ、たとえばプロピレン単独重合体（Ａ５）と、オレフィン系エラストマー（Ｄ）と、オレフィン重合体（Ｅ）とを用い、前記第１のプロピレン重合体組成物の項で説明した（１）〜（５）の方法に準じて製造することができる。
　このような第１１のプロピレン重合体組成物は、耐熱性、剛性および引張り破断伸びに優れるとともに、耐衝撃性に優れている。
　第１１のプロピレン重合体組成物は、各種構造材料、たとえば、自動車、家電などの用途、または日用品、あるいは各種フィルム、シートなどに好適に用いられる。
　　　
第１２のプロピレン重合体組成物
　第１２のプロピレン重合体組成物は、
　（ｉ）（ｈ）上記式（Ｉ）で表される遷移金属化合物と、
（ｉｉ）（ｂ）有機アルミニウムオキシ化合物、および
　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンを重合することにより得られるプロピレン単独重合体（Ａ５）と、
　プロピレンから誘導される構成単位を９０モル％以上の割合で含有する、前記プロピレン重合体（Ａ５）とは異なるプロピレン重合体（Ａ６）と、
　（１）炭素数２〜２０のオレフィンおよび炭素数５〜２０のポリエンから選ばれる少なくとも１種のモノマーを重合または共重合することにより得られ、（２）エチレン、プロピレン、ブテンまたは４−メチル−１−ペンテンから誘導される構成単位の含有量が９０モル％未満であり、（３）ガラス転移温度（Ｔｇ）が１０℃以下であるオレフィン系エラストマー（Ｄ）と、
　エチレン、ブテンおよび４−メチル−１−ペンテンからなる群より選ばれる１種のモノマーから誘導される構成単位を９０モル％以上の割合で含有するオレフィン重合体（Ｅ）とからなっている。
　
プロピレン単独重合体（Ａ５）
　第１２のプロピレン重合体組成物を構成するプロピレン単独重合体（Ａ５）は、前記第６のプロピレン重合体組成物を構成するプロピレン単独重合体（Ａ５）と同様のプロピレン単独重合体である。
　
プロピレン重合体（Ａ６）
　第１２のプロピレン重合体組成物を構成するプロピレン重合体（Ａ６）は、前記第６のプロピレン重合体組成物を構成するプロピレン重合体（Ａ６）と同様のプロピレン重合体である。
　
オレフィン系エラストマー（Ｄ）
　第１２のプロピレン重合体組成物を構成するオレフィン系エラストマー（Ｄ）は、前記第７のプロピレン重合体組成物を構成するオレフィン系エラストマー（Ｄ）と同様のオレフィン系エラストマーである。
　なお、オレフィン系エラストマー（Ｄ）は、２種以上組み合わせて用いることができる。
　
オレフィン重合体（Ｅ）
　第１２のプロピレン重合体組成物を構成するオレフィン重合体（Ｅ）は、前記第８のプロピレン重合体組成物を構成するオレフィン重合体（Ｅ）と同様のオレフィン重合体である。
　なお、オレフィン重合体（Ｅ）は、２種以上組み合わせて用いることができる。
　
プロピレン重合体組成物
　第１２のプロピレン重合体組成物は、前記プロピレン単独重合体（Ａ５）と、前記プロピレン重合体（Ａ６）〔ただし、プロピレン重合体（Ａ６）と前記プロピレン単独重合体（Ａ５）とは同一ではない〕と、オレフィン系エラストマー（Ｄ）と、オレフィン重合体（Ｅ）とを必須成分とし、プロピレン単独重合体（Ａ５）が５〜９５重量％、プロピレン重合体（Ａ６）が９５重量％以下、オレフィン系エラストマー（Ｄ）が９５重量％以下、オレフィン重合体（Ｅ）を９５重量％以下の割合で含まれている。
　第１２のプロピレン重合体組成物では、プロピレン単独重合体（Ａ５）は、５〜９５重量％、好ましくは３０〜８５重量％、より好ましくは３０〜５０重量％の割合で含まれ、プロピレン重合体（Ａ６）は、２〜９２重量％、好ましくは５〜６０重量％、より好ましくは３０〜５０重量％の割合で含まれ、オレフィン系エラストマー（Ｄ）は、２〜９２重量％、好ましくは５〜６０重量％、より好ましくは１０〜３０重量％の割合で含まれ、オレフィン重合体（Ｅ）は、１〜９１重量％、好ましくは５〜６０重量％、より好ましくは１０〜３０重量％の割合で含まれることが望ましい。
　第１２のプロピレン重合体組成物では、前記（Ａ５）プロピレン単独重合体の極限粘度（［η］Ａ５）、前記（Ａ６）プロピレン重合体の極限粘度（［η］Ａ６）は、
　［η］Ａ５≧［η］Ａ６のとき、［η］Ａ５は、１〜１０ｄｌ／ｇ、好ましくは２〜５ｄｌ／ｇの範囲にあり、［η］Ａ６は、０．２〜１．５ｄｌ／ｇ、好ましくは０．３〜１．０の範囲にあり、かつ（［η］Ａ５／［η］Ａ６）は３〜３０、好ましくは４〜２０の範囲にあることが望ましい。
　［η］Ａ５＜［η］Ａ６のとき、［η］Ａ５は、０．２〜１．５ｄｌ／ｇ、好ましくは０．３〜１．０ｄｌ／ｇの範囲にあり、［η］Ａ６は、１〜１０ｄｌ／ｇ、好ましくは２〜５の範囲にあり、かつ（［η］Ａ６／［η］Ａ５）は３〜３０、好ましくは４〜２０の範囲にあることが望ましい。
　第１２のプロピレン重合体組成物は、２３０℃、荷重２．１６ｋｇで測定されるＭＦＲは、０．０１〜１０００ｇ／１０分、好ましくは０．５〜２００ｇ／１０分の範囲にあることが望ましく、プロピレン重合体組成物を構成するプロピレン成分全体のＭｗ／Ｍｎは、４〜１５の範囲にあることが望ましい。
　密度は、０．８８〜０．９３ｇ／ｃｍ３、好ましくは０．９０〜０．９３ｇ／ｃｍ３の範囲にあることが望ましい。
　曲げ弾性率（ＦＭ）は、８０００〜２１０００ｋｇ／ｃｍ２、好ましくは１２０００〜２００００ｋｇ／ｃｍ２の範囲にあることが望ましい。
　アイゾット衝撃値（ＩＺ）は、２３℃において１０〜６０ｋｇ・ｃｍ／ｃｍ、好ましくは２０〜６０ｋｇ・ｃｍ／ｃｍの範囲にあることが望ましい。
　引張り破断伸び（ＥＬ）は、２００〜１０００％、好ましくは３００〜１０００％の範囲にあることが望ましい。
　熱変形温度（ＨＤＴ）は、８５℃以上、好ましくは９５〜１４０℃の範囲にあることが望ましい。
　第１２のプロピレン重合体組成物には、本発明の目的を損なわない範囲で、前記第１のプロピレン重合体組成物に配合されてもよい添加剤が必要に応じて配合されていてもよい。
　第１２のプロピレン重合体組成物は、公知の方法を利用して製造することができ、たとえばプロピレン単独重合体（Ａ５）と、プロピレン重合体（Ａ６）と、オレフィン系エラストマー（Ｄ）と、オレフィン重合体（Ｅ）とを用い、前記第１のプロピレン重合体組成物の項で説明した（１）〜（５）の方法に準じて製造することができる。
　このようなプロピレン重合体組成物は、耐熱性、剛性および引張り破断伸びに優れるとともに、成形性、耐衝撃性に優れている。
　第１２のプロピレン重合体組成物は、各種構造材料、たとえば、自動車、家電などの用途、または日用品、あるいは各種フィルム、シートなどに好適に用いられる。
　　　
第１３のプロピレン重合体組成物
　第１３のプロピレン重合体組成物は、
　（ｉ）（ｈ）上記式（Ｉ）で表される遷移金属化合物と、
（ｉｉ）（ｂ）有機アルミニウムオキシ化合物、および
　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンと、エチレンおよび炭素数４〜２０のα−オレフィンからなる群より選ばれる少なくとも１種のα−オレフィンとを共重合することにより得られ、
　プロピレンから誘導される構成単位を９０モル％以上の割合で含有するプロピレン共重合体（Ａ７）と、
　プロピレンから誘導される構成単位を９０モル％以上の割合で含有する、前記プロピレン共重合体（Ａ７）とは異なるプロピレン重合体（Ａ６）とからなっている。
　
プロピレン共重合体（Ａ７）
　プロピレン共重合体（Ａ７）は、前記プロピレン単独重合体（Ａ５）と同様のオレフィン重合用触媒（４）を用いて製造されるプロピレンと、エチレンおよび炭素数４〜２０のα−オレフィンからなる群より選ばれる少なくとも１種のα−オレフィンとのランダム共重合体である。
　プロピレン共重合体（Ａ７）は、プロピレン単位を９０モル％以上、好ましくは９０〜９８モル％、より好ましくは９０〜９６モル％以上の割合で含有し、エチレンおよび炭素数４〜２０のα−オレフィンからなる群より選ばれるα−オレフィンから誘導されるコモノマー単位を１０モル％以下、好ましくは２〜１０モル％、より好ましくは４〜１０モル％の割合で含有することが望ましい。
　ここで、炭素数が４〜２０のα−オレフィンとしては、１−ブテン、１−ペンテン、１−ヘキセン、４−メチル−１−ペンテン、１−ヘプテン、１−オクテン、２−エチル−１−ヘキセン、１−デセン、１−ドデセン、１−テトラデセン、１−エイコセンなどが挙げられる。
　共重合に用いられるコモノマーとしては、エチレン、１−ブテン、１−ペンテン、１−ヘキセン、１−オクテン、１−デセンであることが好ましい。
　プロピレン共重合体（Ａ７）は、２３０℃、荷重２．１６ｋｇで測定されるＭＦＲが０．０１〜１０００ｇ／１０分、好ましくは０．５〜２００分の範囲にあることが望ましく、ＧＰＣにより求められるＭｗ／Ｍｎが１．５〜３．５、好ましくは２．０〜３．０、より好ましくは２．０〜２．５の範囲にあることが望ましい。
　１３５℃デカリン中で測定される極限粘度［η］は、０．１〜２０ｄｌ／ｇ、好ましくは０．５〜１０ｄｌ／ｇ、より好ましくは１〜５ｄｌ／ｇの範囲にあることが望ましく、重量平均分子量は、１×１０３〜５００×１０４、好ましくは１×１０４〜１００×１０４の範囲にあることが望ましい。
　Ｘ線回折により測定される結晶化度が、２０％以上、好ましくは３０％以上であることが望ましい。
　さらに、トリアドタクティシティー（ｍｍ分率）は、９８．０％以上、好ましくは９８．２％以上、より好ましくは９８．５％以上であることが望ましい。
　プロピレンモノマーの２，１−挿入に基づく位置不規則単位の割合は、０．５％以下、好ましくは０．１８％以下、より好ましくは０．１５％以下であることが望ましい。
　プロピレンモノマーの１，３−挿入に基づく位置不規則単位の割合は、１３Ｃ−ＮＭＲによる測定の検出下限未満（０．０３％未満）であることが望ましい。
　
プロピレン重合体（Ａ６）
　第１３のプロピレン重合体組成物を構成するプロピレン重合体（Ａ６）は、前記第６のプロピレン重合体組成物を構成するプロピレン重合体（Ａ６）と同様のプロピレン重合体である。
　
プロピレン重合体組成物
　第１３のプロピレン重合体組成物は、前記プロピレン共重合体（Ａ７）と、前記プロピレン重合体（Ａ６）〔ただし、プロピレン重合体（Ａ６）と前記プロピレン共重合体（Ａ７）とは同一ではない〕とからなり、プロピレン共重合体（Ａ７）は、５〜９５重量％、好ましくは１５〜８５重量％、より好ましくは３０〜７０重量％の割合で含まれ、プロピレン重合体（Ａ６）は、５〜９５重量％、好ましくは１５〜８５重量％、より好ましくは３０〜７０重量％の割合で含まれることが望ましい。
　第１３プロピレン重合体組成物では、前記（Ａ７）プロピレン共重合体の極限粘度（［η］Ａ７）、前記（Ａ６）プロピレン重合体の極限粘度（［η］Ａ６）は、
　［η］Ａ７≧［η］Ａ６のとき、［η］Ａ７は、１〜１０ｄｌ／ｇ、好ましくは２〜５ｄｌ／ｇの範囲にあり、［η］Ａ６は、０．２〜１．５ｄｌ／ｇ、好ましくは０．３〜１．０の範囲にあり、かつ（［η］Ａ７／［η］Ａ６）は、３〜３０、好ましくは４〜２０の範囲にあることが望ましい。
　［η］Ａ７＜［η］Ａ６のとき、［η］Ａ７は、０．２〜１．５ｄｌ／ｇ、好ましくは０．３〜１．０ｄｌ／ｇの範囲にあり、［η］Ａ６は、１〜１０ｄｌ／ｇ、好ましくは２〜５の範囲にあり、かつ（［η］Ａ６／［η］Ａ７）は３〜３０、好ましくは４〜２０の範囲にあることが望ましい。
　第１３のプロピレン重合体組成物は、２３０℃、荷重２．１６ｋｇで測定されるＭＦＲは、０．０１〜１０００ｇ／１０分、好ましくは０．５〜２００ｇ／１０分の範囲にあることが望ましく、プロピレン重合体組成物を構成するプロピレン成分全体のＭｗ／Ｍｎは、４〜１５の範囲にあることが望ましい。
　密度は、０．８８〜０．９２ｇ／ｃｍ３、好ましくは０．８９〜０．９２ｇ／ｃｍ３の範囲にあることが望ましい。
　曲げ弾性率（ＦＭ）は、２０００〜２００００ｋｇ／ｃｍ２、好ましくは４０００〜１５０００ｋｇ／ｃｍ２の範囲にあることが望ましい。
　アイゾット衝撃値（ＩＺ）は、２３℃において２〜２０ｋｇ・ｃｍ／ｃｍ、好ましくは５〜２０ｋｇ・ｃｍ／ｃｍの範囲にあることが望ましい。
　引張り破断伸び（ＥＬ）は、１００〜２０００％、好ましくは２００〜１０００％の範囲にあることが望ましい。
　熱変形温度（ＨＤＴ）は、８０℃以上、好ましくは９０〜１４０℃の範囲にあることが望ましい。
　第１３のプロピレン重合体組成物には、本発明の目的を損なわない範囲で、前記第１のプロピレン重合体組成物に配合されてもよい添加剤が必要に応じて配合されていてもよい。
　第１３のプロピレン重合体組成物は、公知の方法を利用して製造することができ、たとえば（Ａ７）プロピレン共重合体と、（Ａ６）プロピレン重合体とを用い、前記第１のプロピレン重合体組成物の項で説明した（１）〜（５）の方法に準じて製造することができる。
　このようなプロピレン重合体組成物は、耐熱性、剛性および引張り破断伸びに優れるとともに、成形性に優れている。
　　　
第１４のプロピレン重合体組成物
　第１４のプロピレン重合体組成物は、
　（ｉ）（ｈ）上記式（Ｉ）で表される遷移金属化合物と、
（ｉｉ）（ｂ）有機アルミニウムオキシ化合物、および
　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンと、エチレンおよび炭素数４〜２０のα−オレフィンからなる群より選ばれる少なくとも１種のα−オレフィンとを共重合することにより得られ、プロピレンから誘導される構成単位を９０モル％以上の割合で含有するプロピレン共重合体（Ａ７）と、
　（１）炭素数２〜２０のオレフィンおよび炭素数５〜２０のポリエンから選ばれる少なくとも１種のモノマーを重合または共重合することにより得られ、（２）エチレン、プロピレン、ブテンまたは４−メチル−１−ペンテンから誘導される構成単位の含有量が９０モル％未満であり、（３）ガラス転移温度（Ｔｇ）が１０℃以下であるオレフィン系エラストマー（Ｄ）とからなっている。
　
プロピレン共重合体（Ａ７）
　第１４のプロピレン重合体組成物を構成するプロピレン共重合体（Ａ７）は、前記第１３のプロピレン重合体組成物を構成するプロピレン共重合体（Ａ７）と同様のプロピレン共重合体である。
　
オレフィン系エラストマー（Ｄ）
　第１４のプロピレン重合体組成物を構成するオレフィン系エラストマー（Ｄ）は、前記第７のプロピレン重合体組成物を構成するオレフィン系エラストマー（Ｄ）と同様のオレフィン系エラストマーである。
　なお、オレフィン系エラストマー（Ｄ）は、２種以上組み合わせて用いることができる。
　
プロピレン重合体組成物
　第１４のプロピレン重合体組成物は、前記プロピレン共重合体（Ａ７）と前記オレフィン系エラストマー（Ｄ）とからなり、プロピレン共重合体（Ａ７）は、５〜９５重量％、好ましくは３０〜９０重量％、より好ましくは５０〜８０重量％の割合で含まれ、オレフィン系エラストマー（Ｄ）は、５〜９５重量％、好ましくは１０〜７０重量％、より好ましくは２０〜５０重量％の割合で含まれることが望ましい。
　第１４のプロピレン重合体組成物は、２３０℃、荷重２．１６ｋｇで測定されるＭＦＲは、０．０１〜１０００ｇ／１０分、好ましくは０．５〜２００ｇ／１０分の範囲にあることが望ましく、プロピレン重合体組成物を構成するプロピレン成分全体のＭｗ／Ｍｎは、１．５〜３．５の範囲にあることが望ましい。
　密度は、０．８７〜０．９２ｇ／ｃｍ３、好ましくは０．８８〜０．９２ｇ／ｃｍ３の範囲にあることが望ましい。
　曲げ弾性率（ＦＭ）は、２０００〜２００００ｋｇ／ｃｍ２、好ましくは４０００〜１５０００ｋｇ／ｃｍ２の範囲にあることが望ましい。
　アイゾット衝撃値（ＩＺ）は、２３℃において１０〜６０ｋｇ・ｃｍ／ｃｍ、好ましくは２０〜６０ｋｇ・ｃｍ／ｃｍの範囲にあることが望ましい。
　引張り破断伸び（ＥＬ）は、２００〜２０００％、好ましくは２００〜１０００％の範囲にあることが望ましい。
　熱変形温度（ＨＤＴ）は、８０℃以上、好ましくは９０〜１４０℃の範囲にあることが望ましい。
　第１４のプロピレン重合体組成物には、本発明の目的を損なわない範囲で、前記第１のプロピレン重合体組成物に配合されてもよい添加剤が必要に応じて配合されていてもよい。
　プロピレン重合体組成物は、公知の方法を利用して製造することができ、たとえばプロピレン共重合体（Ａ７）と、オレフィン系エラストマー（Ｄ）とを用い、前記第１のプロピレン重合体組成物の項で説明した（１）〜（５）の方法に準じて製造することができる。
　このようなプロピレン重合体組成物は、耐熱性、剛性および引張り破断伸びに優れるとともに、耐衝撃性に優れている。
　第１４のプロピレン重合体組成物は、各種構造材料、たとえば、自動車、家電などの用途、または日用品、あるいは各種シートなどに好適に用いられる。
　　　
第１５のプロピレン重合体組成物
　第１５のプロピレン重合体組成物は、
　（ｉ）（ｈ）上記式（Ｉ）で表される遷移金属化合物と、
（ｉｉ）（ｂ）有機アルミニウムオキシ化合物、および
　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンと、エチレンおよび炭素数４〜２０のα−オレフィンからなる群より選ばれる少なくとも１種のα−オレフィンとを共重合することにより得られ、プロピレンから誘導される構成単位を９０モル％以上の割合で含有するプロピレン共重合体（Ａ７）と、
　エチレン、ブテンおよび４−メチル−１−ペンテンからなる群より選ばれる１種のモノマーから誘導される構成単位を９０モル％以上の割合で含有するオレフィン重合体（Ｅ）とからなっている。
　
プロピレン共重合体（Ａ７）
　第１５のプロピレン重合体組成物を構成するプロピレン共重合体（Ａ７）は、前記第１３のプロピレン重合体組成物を構成するプロピレン共重合体（Ａ７）と同様のプロピレン共重合体である。
　
オレフィン重合体（Ｅ）
　第１５のプロピレン重合体組成物を構成するオレフィン重合体（Ｅ）は、前記第８のプロピレン重合体組成物を構成するオレフィン重合体（Ｅ）と同様のオレフィン重合体である。
　なお、オレフィン重合体（Ｅ）は、２種以上組み合わせて用いることができる。
　
プロピレン重合体組成物
　第１５のプロピレン重合体組成物は、前記プロピレン共重合体（Ａ７）と前記オレフィン重合体（Ｅ）とからなり、プロピレン共重合体（Ａ７）は、５〜９５重量％、好ましくは３０〜９０重量％、より好ましくは５０〜８０重量％の割合で含まれ、オレフィン重合体（Ｅ）は、５〜９５重量％、好ましくは１０〜７０重量％、より好ましくは２０〜５０重量％の割合で含まれることが望ましい。
　第１５のプロピレン重合体組成物は、２３０℃、荷重２．１６ｋｇで測定されるＭＦＲは、０．０１〜１０００ｇ／１０分、好ましくは０．５〜２００ｇ／１０分の範囲にあることが望ましく、プロピレン重合体組成物を構成するプロピレン成分全体のＭｗ／Ｍｎは、１．５〜３．５の範囲にあることが望ましい。
　密度は、０．８０〜０．９８ｇ／ｃｍ３、好ましくは０．８５〜０．９４ｇ／ｃｍ３の範囲にあることが望ましい。
　曲げ弾性率（ＦＭ）は、２０００〜２００００ｋｇ／ｃｍ２、好ましくは４０００〜１５０００ｋｇ／ｃｍ２の範囲にあることが望ましい。
　アイゾット衝撃値（ＩＺ）は、２３℃において２〜２０ｋｇ・ｃｍ／ｃｍ、好ましくは５〜２０ｋｇ・ｃｍ／ｃｍの範囲にあることが望ましい。
　引張り破断伸び（ＥＬ）は、１００〜２０００％、好ましくは２００〜１０００％の範囲にあることが望ましい。
　熱変形温度（ＨＤＴ）は、８０℃以上、好ましくは９０〜１４０℃の範囲にあることが望ましい。
　第１５のプロピレン重合体組成物には、本発明の目的を損なわない範囲で、前記第１のプロピレン重合体組成物に配合されてもよい添加剤が必要に応じて配合されていてもよい。
　プロピレン重合体組成物は、公知の方法を利用して製造することができ、たとえばプロピレン共重合体（Ａ７）と、オレフィン重合体（Ｅ）とを用い、前記第１のプロピレン重合体組成物の項で説明した（１）〜（５）の方法に準じて製造することができる。
　このようなプロピレン重合体組成物は、耐熱性、剛性および引張り破断伸びに優れている。
　　　
第１６のプロピレン重合体組成物
　第１６のプロピレン重合体組成物は、
　（ｉ）（ｈ）上記式（Ｉ）で表される遷移金属化合物と、
（ｉｉ）（ｂ）有機アルミニウムオキシ化合物、および
　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンと、エチレンおよび炭素数４〜２０のα−オレフィンからなる群より選ばれる少なくとも１種のα−オレフィンとを共重合することにより得られ、プロピレンから誘導される構成単位を９０モル％以上の割合で含有するプロピレン共重合体（Ａ７）と、
　プロピレンから誘導される構成単位を９０モル％以上の割合で含有する、前記プロピレン共重合体（Ａ７）とは異なるプロピレン重合体（Ａ６）と、
　（１）炭素数２〜２０のオレフィンおよび炭素数５〜２０のポリエンから選ばれる少なくとも１種のモノマーを重合または共重合することにより得られ、（２）エチレン、プロピレン、ブテンまたは４−メチル−１−ペンテンから誘導される構成単位の含有量が９０モル％未満であり、（３）ガラス転移温度（Ｔｇ）が１０℃以下であるオレフィン系エラストマー（Ｄ）とからなっている
　
プロピレン共重合体（Ａ７）
　第１６のプロピレン重合体組成物を構成するプロピレン共重合体（Ａ７）は、前記第１３のプロピレン重合体組成物を構成するプロピレン共重合体（Ａ７）と同様のプロピレン共重合体である。
　
プロピレン重合体（Ａ６）
　第１６のプロピレン重合体組成物を構成するプロピレン重合体（Ａ７）は、前記第６のプロピレン重合体組成物を構成するプロピレン重合体（Ａ６）と同様のプロピレン重合体である。
　
オレフィン系エラストマー（Ｄ）
　第１６のプロピレン重合体組成物を構成するオレフィン系エラストマー（Ｄ）は、前記第７のプロピレン重合体組成物を構成するオレフィン系エラストマー（Ｄ）と同様のオレフィン系エラストマーである。
　なお、オレフィン系エラストマー（Ｄ）は、２種以上組み合わせて用いることができる。
　
プロピレン重合体組成物
　第１６のプロピレン重合体組成物は、前記プロピレン共重合体（Ａ７）と、前記プロピレン重合体（Ａ６）〔ただし、プロピレン重合体（Ａ６）と前記プロピレン共重合体（Ａ７）とは同一ではない〕と、オレフィン系エラストマー（Ｄ）とを必須成分とし、プロピレン共重合体（Ａ７）が５〜９５重量％、プロピレン重合体（Ａ６）が９５重量％以下、オレフィン系エラストマー（Ｄ）が９５重量％以下の割合で含まれている。
　第１６のプロピレン重合体組成物では、プロピレン共重合体（Ａ７）は、５〜９５重量％、好ましくは３０〜８５重量％、より好ましくは３０〜６０重量％の割合で含まれ、プロピレン重合体（Ａ６）は、３〜９３重量％、好ましくは５〜６０重量％、より好ましくは３０〜６０重量％の割合で含まれ、オレフィン系エラストマー（Ｄ）は、２〜９２重量％、好ましくは１０〜６５重量％、より好ましくは１０〜４０重量％の割合で含まれることが望ましい。
　第１６のプロピレン重合体組成物では、前記（Ａ７）プロピレン共重合体の極限粘度（［η］Ａ７）、前記（Ａ６）プロピレン重合体の極限粘度（［η］Ａ６）は、
　［η］Ａ７≧［η］Ａ６のとき、［η］Ａ７は、１〜１０ｄｌ／ｇ、好ましくは２〜５ｄｌ／ｇの範囲にあり、［η］Ａ６は、０．２〜１．５ｄｌ／ｇ、好ましくは０．３〜１．０の範囲にあり、かつ（［η］Ａ７／［η］Ａ６）は３〜３０、好ましくは４〜２０の範囲にあることが望ましい。
　［η］Ａ７＜［η］Ａ６のとき、［η］Ａ７は、０．２〜１．５ｄｌ／ｇ、好ましくは０．３〜１．０ｄｌ／ｇの範囲にあり、［η］Ａ６は、１〜１０ｄｌ／ｇ、好ましくは２〜５の範囲にあり、かつ（［η］Ａ６／［η］Ａ７）は３〜３０、好ましくは４〜２０の範囲にあることが望ましい。
　第１６のプロピレン重合体組成物は、２３０℃、荷重２．１６ｋｇで測定されるＭＦＲは、０．０１〜１０００ｇ／１０分、好ましくは０．５〜２００ｇ／１０分の範囲にあることが望ましく、プロピレン重合体組成物を構成するプロピレン成分全体のＭｗ／Ｍｎは、４〜１５の範囲にあることが望ましい。
　密度は、０．８７〜０．９２ｇ／ｃｍ３、好ましくは０．８８〜０．９２ｇ／ｃｍ３の範囲にあることが望ましい。
　曲げ弾性率（ＦＭ）は、２０００〜２００００ｋｇ／ｃｍ２、好ましくは４０００〜１５０００ｋｇ／ｃｍ２の範囲にあることが望ましい。
　アイゾット衝撃値（ＩＺ）は、２３℃において１０〜６０ｋｇ・ｃｍ／ｃｍ、好ましくは２０〜６０ｋｇ・ｃｍ／ｃｍの範囲にあることが望ましい。
　引張り破断伸び（ＥＬ）は、２００〜２０００％、好ましくは２００〜１０００％の範囲にあることが望ましい。
　熱変形温度（ＨＤＴ）は、８０℃以上、好ましくは９０〜１４０℃の範囲にあることが望ましい。
　第１６のプロピレン重合体組成物には、本発明の目的を損なわない範囲で、前記第１のプロピレン重合体組成物に配合されてもよい添加剤が必要に応じて配合されていてもよい。
　第１６のプロピレン重合体組成物は、公知の方法を利用して製造することができ、たとえばプロピレン共重合体（Ａ７）と、プロピレン重合体（Ａ６）と、オレフィン系エラストマー（Ｄ）とを用い、前記第１のプロピレン重合体組成物の項で説明した（１）〜（５）の方法に準じて製造することができる。
　このような第１６のプロピレン重合体組成物は、耐熱性、剛性および引張り破断伸びに優れるとともに、成形性、耐衝撃性に優れている。
　第１６のプロピレン重合体組成物は、各種構造材料、たとえば、自動車、家電などの用途、または日用品、あるいは各種フィルム、シートなどに好適に用いられる。
　　　
第１７のプロピレン重合体組成物
　第１７のプロピレン重合体組成物は、
　（ｉ）（ｈ）上記式（Ｉ）で表される遷移金属化合物と、
（ｉｉ）（ｂ）有機アルミニウムオキシ化合物、および
　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンと、エチレンおよび炭素数４〜２０のα−オレフィンからなる群より選ばれる少なくとも１種のα−オレフィンとを共重合することにより得られ、プロピレンから誘導される構成単位を９０モル％以上の割合で含有するプロピレン共重合体（Ａ７）と、
　プロピレンから誘導される構成単位を９０モル％以上の割合で含有する、前記プロピレン共重合体（Ａ７）とは異なるプロピレン重合体（Ａ６）と、
　エチレン、ブテンおよび４−メチル−１−ペンテンからなる群より選ばれる１種のモノマーから誘導される構成単位を９０モル％以上の割合で含有するオレフィン重合体（Ｅ）とからなっている。
　
プロピレン共重合体（Ａ７）
　第１７のプロピレン重合体組成物を構成するプロピレン共重合体（Ａ７）は、前記第１３のプロピレン重合体組成物を構成するプロピレン共重合体（Ａ７）と同様のプロピレン共重合体である。
　
プロピレン重合体（Ａ６）
　第１７のプロピレン重合体組成物を構成するプロピレン重合体（Ａ６）は、前記第６のプロピレン重合体組成物を構成するプロピレン重合体（Ａ６）と同様のプロピレン重合体である。
　
オレフィン重合体（Ｅ）
　第１７のプロピレン重合体組成物を構成するオレフィン重合体（Ｅ）は、前記第８のプロピレン重合体組成物を構成するオレフィン重合体（Ｅ）と同様のオレフィン重合体である。
　なお、オレフィン重合体（Ｅ）は、２種以上組み合わせて用いることができる。
　
プロピレン重合体組成物
　第１７のプロピレン重合体組成物は、前記プロピレン共重合体（Ａ７）と、前記プロピレン重合体（Ａ６）〔ただし、プロピレン重合体（Ａ６）と前記プロピレン共重合体（Ａ７）とは同一ではない〕と、オレフィン重合体（Ｅ）とを必須成分とし、プロピレン共重合体（Ａ７）が５〜９５重量％、プロピレン重合体（Ａ６）が９５重量％以下、オレフィン重合体（Ｅ）が９５重量％以下の割合で含まれている。
　第１７のプロピレン重合体組成物では、プロピレン共重合体（Ａ７）は、５〜９５重量％、好ましくは３０〜８５重量％、より好ましくは３０〜６０重量％の割合で含まれ、プロピレン重合体（Ａ６）は、３〜９３重量％、好ましくは５〜６０重量％、より好ましくは３０〜６０重量％の割合で含まれ、オレフィン重合体（Ｅ）は、２〜９２重量％、好ましくは１０〜６５重量％、より好ましくは１０〜４０重量％の割合で含まれることが望ましい。
　第１７のプロピレン重合体組成物では、前記（Ａ７）プロピレン共重合体の極限粘度（［η］Ａ７）、前記（Ａ６）プロピレン重合体の極限粘度（［η］Ａ６）は、
　［η］Ａ７≧［η］Ａ６のとき、［η］Ａ７は、１〜１０ｄｌ／ｇ、好ましくは２〜５ｄｌ／ｇの範囲にあり、［η］Ａ６は、０．２〜１．５ｄｌ／ｇ、好ましくは０．３〜１．０の範囲にあり、かつ（［η］Ａ７／［η］Ａ６）は３〜３０、好ましくは４〜２０の範囲にあることが望ましい。
　［η］Ａ７＜［η］Ａ６のとき、［η］Ａ７は、０．２〜１．５ｄｌ／ｇ、好ましくは０．３〜１．０ｄｌ／ｇの範囲にあり、［η］Ａ６は、１〜１０ｄｌ／ｇ、好ましくは２〜５の範囲にあり、かつ（［η］Ａ６／［η］Ａ７）は３〜３０、好ましくは４〜２０の範囲にあることが望ましい。
　第１７のプロピレン重合体組成物は、２３０℃、荷重２．１６ｋｇで測定されるＭＦＲは、０．０１〜１０００ｇ／１０分、好ましくは０．５〜２００ｇ／１０分の範囲にあることが望ましく、プロピレン重合体組成物を構成するプロピレン成分全体のＭｗ／Ｍｎは、４〜１５の範囲にあることが望ましい。
　密度は、０．８０〜０．９８ｇ／ｃｍ３、好ましくは０．８５〜０．９４ｇ／ｃｍ３の範囲にあることが望ましい。
　曲げ弾性率（ＦＭ）は、２０００〜２００００ｋｇ／ｃｍ２、好ましくは４０００〜１５０００ｋｇ／ｃｍ２の範囲にあることが望ましい。
　アイゾット衝撃値（ＩＺ）は、２３℃において２〜２０ｋｇ・ｃｍ／ｃｍ、好ましくは５〜２０ｋｇ・ｃｍ／ｃｍの範囲にあることが望ましい。
　引張り破断伸び（ＥＬ）は、１００〜２０００％、好ましくは２００〜１０００％の範囲にあることが望ましい。
　熱変形温度（ＨＤＴ）は、８０℃以上、好ましくは９０〜１４０℃の範囲にあることが望ましい。
　第１７のプロピレン重合体組成物には、本発明の目的を損なわない範囲で、前記第１のプロピレン重合体組成物に配合されてもよい添加剤が必要に応じて配合されていてもよい。
　第１７のプロピレン重合体組成物は、公知の方法を利用して製造することができ、たとえばプロピレン共重合体（Ａ７）と、プロピレン重合体（Ａ６）と、オレフィン重合体（Ｅ）とを用い、前記第１のプロピレン重合体組成物の項で説明した（１）〜（５）の方法に準じて製造することができる。
　このような第１７のプロピレン重合体組成物は、耐熱性、剛性および引張り破断伸びに優れるとともに、成形性に優れている。
　　　
第１８のプロピレン重合体組成物
　第１８のプロピレン重合体組成物は、
　（ｉ）（ｈ）上記式（Ｉ）で表される遷移金属化合物と、
（ｉｉ）（ｂ）有機アルミニウムオキシ化合物、および
　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンと、エチレンおよび炭素数４〜２０のα−オレフィンからなる群より選ばれる少なくとも１種のα−オレフィンとを共重合することにより得られ、プロピレンから誘導される構成単位を９０モル％以上の割合で含有するプロピレン共重合体（Ａ７）と、
　（１）炭素数２〜２０のオレフィンおよび炭素数５〜２０のポリエンから選ばれる少なくとも１種のモノマーを重合または共重合することにより得られ、（２）エチレン、プロピレン、ブテンまたは４−メチル−１−ペンテンから誘導される構成単位の含有量が９０モル％未満であり、（３）ガラス転移温度（Ｔｇ）が１０℃以下であるオレフィン系エラストマー（Ｄ）と、
　エチレン、ブテンおよび４−メチル−１−ペンテンからなる群より選ばれる１種のモノマーから誘導される構成単位を９０モル％以上の割合で含有するオレフィン重合体（Ｅ）とからなっている。
　
プロピレン共重合体（Ａ７）
　第１８のプロピレン重合体組成物を構成するプロピレン共重合体（Ａ７）は、前記第１３のプロピレン重合体組成物を構成するプロピレン共重合体（Ａ７）と同様のプロピレン共重合体である。
　
オレフィン系エラストマー（Ｄ）
　第１８のプロピレン重合体組成物を構成するオレフィン系エラストマー（Ｄ）は、前記第７のプロピレン重合体組成物を構成するオレフィン系エラストマー（Ｄ）と同様のオレフィン系エラストマーである。
　なお、オレフィン系エラストマー（Ｄ）は、２種以上組み合わせて用いることができる。
　
オレフィン重合体（Ｅ）
　第１８のプロピレン重合体組成物を構成するオレフィン重合体（Ｅ）は、前記第８のプロピレン重合体組成物を構成するオレフィン重合体（Ｅ）と同様のオレフィン重合体である。
　なお、オレフィン重合体（Ｅ）は、２種以上組み合わせて用いることができる。
　
プロピレン重合体組成物
　第１８のプロピレン重合体組成物は、前記プロピレン共重合体（Ａ７）と、前記オレフィン系エラストマー（Ｄ）と、前記オレフィン重合体（Ｅ）とを必須成分とし、プロピレン共重合体（Ａ７）が５〜９５重量％、オレフィン系エラストマー（Ｄ）が９５重量％、オレフィン重合体（Ｅ）が９５重量％以下の割合で含まれている。
　第１８のプロピレン重合体組成物では、プロピレン共重合体（Ａ７）は、５〜９５重量％、好ましくは３０〜８５重量％、より好ましくは５０〜７０重量％の割合で含まれ、オレフィン系エラストマー（Ｄ）は、３〜９３重量％、好ましくは１０〜６５重量％、より好ましくは２０〜４０重量％の割合で含まれ、オレフィン重合体（Ｅ）は、２〜９２重量％、好ましくは５〜６０重量％、より好ましくは１０〜３０重量％の割合で含まれることが望ましい。
　第１８のプロピレン重合体組成物は、２３０℃、荷重２．１６ｋｇで測定されるＭＦＲは、０．０１〜１０００ｇ／１０分、好ましくは０．５〜２００ｇ／１０分の範囲にあることが望ましく、プロピレン重合体組成物を構成するプロピレン成分全体のＭｗ／Ｍｎは、１．５〜３．５の範囲にあることが望ましい。
　密度は、０．８７〜０．９２ｇ／ｃｍ３、好ましくは０．８８〜０．９２ｇ／ｃｍ３の範囲にあることが望ましい。
　曲げ弾性率（ＦＭ）は、２０００〜２００００ｋｇ／ｃｍ２、好ましくは４０００〜１５０００ｋｇ／ｃｍ２の範囲にあることが望ましい。
　アイゾット衝撃値（ＩＺ）は、２３℃において１０〜６０ｋｇ・ｃｍ／ｃｍ、好ましくは２０〜６０ｋｇ・ｃｍ／ｃｍの範囲にあることが望ましい。
　引張り破断伸び（ＥＬ）は、２００〜２０００％、好ましくは２００〜１０００％の範囲にあることが望ましい。
　熱変形温度（ＨＤＴ）は、８０℃以上、好ましくは９０〜１４０℃の範囲にあることが望ましい。
　第１８のプロピレン重合体組成物には、本発明の目的を損なわない範囲で、前記第１のプロピレン重合体組成物に配合されてもよい添加剤が必要に応じて配合されていてもよい。
　第１８のプロピレン重合体組成物は、公知の方法を利用して製造することができ、たとえばプロピレン共重合体（Ａ７）と、オレフィン系エラストマー（Ｄ）と、オレフィン重合体（Ｅ）とを用い、前記第１のプロピレン重合体組成物の項で説明した（１）〜（５）の方法に準じて製造することができる。
　このような第１８のプロピレン重合体組成物は、耐熱性、剛性および引張り破断伸びに優れるとともに、耐衝撃性に優れている。
　第１８のプロピレン重合体組成物は、各種構造材料、たとえば、自動車、家電などの用途、または日用品、あるいは各種フィルム、シートなどに好適に用いられる。
　　　
第１９のプロピレン重合体組成物
　第１９のプロピレン重合体組成物は、
　（ｉ）（ｈ）上記式（Ｉ）で表される遷移金属化合物と、
（ｉｉ）（ｂ）有機アルミニウムオキシ化合物、および
　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンと、エチレンおよび炭素数４〜２０のα−オレフィンからなる群より選ばれる少なくとも１種のα−オレフィンとを共重合することにより得られ、プロピレンから誘導される構成単位を９０モル％以上の割合で含有するプロピレン共重合体（Ａ７）と、
　プロピレンから誘導される構成単位を９０モル％以上の割合で含有する、前記プロピレン共重合体（Ａ７）とは異なるプロピレン重合体（Ａ６）と、
　（１）炭素数２〜２０のオレフィンおよび炭素数５〜２０のポリエンから選ばれる少なくとも１種のモノマーを重合または共重合することにより得られ、（２）エチレン、プロピレン、ブテンまたは４−メチル−１−ペンテンから誘導される構成単位の含有量が９０モル％未満であり、（３）ガラス転移温度（Ｔｇ）が１０℃以下であるオレフィン系エラストマー（Ｄ）と、
　エチレン、ブテンおよび４−メチル−１−ペンテンからなる群より選ばれる１種のモノマーから誘導される構成単位を９０モル％以上の割合で含有するオレフィン重合体（Ｅ）とからなっている。
　
プロピレン共重合体（Ａ７）
　第１９のプロピレン重合体組成物を構成するプロピレン共重合体（Ａ７）は、前記第１３のプロピレン重合体組成物を構成するプロピレン共重合体（Ａ７）と同様のプロピレン共重合体である。
　
プロピレン重合体（Ａ６）
　第１９のプロピレン重合体組成物を構成するプロピレン重合体（Ａ６）は、前記第６のプロピレン重合体組成物を構成するプロピレン重合体（Ａ６）と同様のプロピレン重合体である。
　
オレフィン系エラストマー（Ｄ）
　第１９のプロピレン重合体組成物を構成するオレフィン系エラストマー（Ｄ）は、前記第７のプロピレン重合体組成物を構成するオレフィン系エラストマー（Ｄ）と同様のオレフィン系エラストマーである。
　なお、オレフィン系エラストマー（Ｄ）は、２種以上組み合わせて用いることができる。
　
オレフィン重合体（Ｅ）
　第１９のプロピレン重合体組成物を構成するオレフィン重合体（Ｅ）は、前記第８のプロピレン重合体組成物を構成するオレフィン重合体（Ｅ）と同様のオレフィン重合体である。
　なお、オレフィン重合体（Ｅ）は、２種以上組み合わせて用いることができる。
　
プロピレン重合体組成物
　第１９のプロピレン重合体組成物は、前記プロピレン共重合体（Ａ７）と、前記プロピレン重合体（Ａ６）〔ただし、プロピレン重合体（Ａ６）と前記プロピレン共重合体（Ａ７）とは同一ではない〕と、オレフィン系エラストマー（Ｄ）と、オレフィン重合体（Ｅ）とを必須成分とし、プロピレン共重合体（Ａ７）が５〜９５重量％、プロピレン重合体（Ａ６）が９５重量％以下、オレフィン系エラストマー（Ｄ）が９５重量％以下、オレフィン重合体（Ｅ）を９５重量％以下の割合で含まれている。
　第１９のプロピレン重合体組成物では、プロピレン共重合体（Ａ７）は、５〜９５重量％、好ましくは３０〜８５重量％、より好ましくは３０〜５０重量％の割合で含まれ、プロピレン重合体（Ａ６）は、２〜９２重量％、好ましくは５〜６０重量％、より好ましくは３０〜５０重量％の割合で含まれ、オレフィン系エラストマー（Ｄ）は、２〜９２重量％、好ましくは５〜６０重量％、より好ましくは１０〜３０重量％の割合で含まれ、オレフィン重合体（Ｅ）は、１〜９１重量％、好ましくは５〜６０重量％、より好ましくは１０〜３０重量％の割合で含まれることが望ましい。
　第１９のプロピレン重合体組成物では、前記（Ａ７）プロピレン共重合体の極限粘度（［η］Ａ７）、前記（Ａ６）プロピレン重合体の極限粘度（［η］Ａ６）は、
　［η］Ａ７≧［η］Ａ６のとき、［η］Ａ７は、１〜１０ｄｌ／ｇ、好ましくは２〜５ｄｌ／ｇの範囲にあり、［η］Ａ６は、０．２〜１．５ｄｌ／ｇ、好ましくは０．３〜１．０の範囲にあり、かつ（［η］Ａ７／［η］Ａ６）は３〜３０、好ましくは４〜２０の範囲にあることが望ましい。
　［η］Ａ７＜［η］Ａ６のとき、［η］Ａ７は、０．２〜１．５ｄｌ／ｇ、好ましくは０．３〜１．０ｄｌ／ｇの範囲にあり、［η］Ａ６は、１〜１０ｄｌ／ｇ、好ましくは２〜５の範囲にあり、かつ（［η］Ａ６／［η］Ａ７）は３〜３０、好ましくは４〜２０の範囲にあることが望ましい。
　第１９のプロピレン重合体組成物は、２３０℃、荷重２．１６ｋｇで測定されるＭＦＲは、０．０１〜１０００ｇ／１０分、好ましくは０．５〜２００ｇ／１０分の範囲にあることが望ましく、プロピレン重合体組成物を構成するプロピレン成分全体のＭｗ／Ｍｎは、４〜１５の範囲にあることが望ましい。
　密度は、０．８７〜０．９２ｇ／ｃｍ３、好ましくは０．８８〜０．９２ｇ／ｃｍ３の範囲にあることが望ましい。
　曲げ弾性率（ＦＭ）は、２０００〜２００００ｋｇ／ｃｍ２、好ましくは４０００〜１５０００ｋｇ／ｃｍ２の範囲にあることが望ましい。
　アイゾット衝撃値（ＩＺ）は、２３℃において１０〜６０ｋｇ・ｃｍ／ｃｍ、好ましくは２０〜６０ｋｇ・ｃｍ／ｃｍの範囲にあることが望ましい。
　引張り破断伸び（ＥＬ）は、２００〜２０００％、好ましくは２００〜１０００％の範囲にあることが望ましい。
　熱変形温度（ＨＤＴ）は、８０℃以上、好ましくは９０〜１４０℃の範囲にあることが望ましい。
　第１９のプロピレン重合体組成物には、本発明の目的を損なわない範囲で、前記第１のプロピレン重合体組成物に配合されてもよい添加剤が必要に応じて配合されていてもよい。
　第１９のプロピレン重合体組成物は、公知の方法を利用して製造することができ、たとえばプロピレン共重合体（Ａ７）と、プロピレン重合体（Ａ６）と、オレフィン系エラストマー（Ｄ）と、オレフィン重合体（Ｅ）とを用い、前記第１のプロピレン重合体組成物の項で説明した（１）〜（５）の方法に準じて製造することができる。
　このようなプロピレン重合体組成物は、耐熱性、剛性および引張り破断伸びに優れるとともに、成形性、耐衝撃性に優れている。
　第１９のプロピレン重合体組成物は、各種構造材料、たとえば、自動車、家電などの用途、または日用品、あるいは各種フィルム、シートなどに好適に用いられる。
　　　
発明の効果
　本発明のプロピレン重合体組成物は、耐熱性、剛性および引張り破断伸びに優れている。
　　　
実施例
　以下、実施例に基づいて本発明をさらに具体的に説明するが、本発明はこれら実施例に限定されるものではない。
　なお本発明において、各物性は下記のようにして測定される。
　［極限粘度［η］］
　１３５℃デカリン中で測定した。
　［メルトフローレート（ＭＦＲ）］
　ＡＳＴＭ　Ｄ１２３８に準拠して測定した。
　条　件：２３０℃、２．１６ｋｇ
　［曲げ弾性率（ＦＭ）］
　ＡＳＴＭ　Ｄ７９０に準拠して測定した。
　試験片：１２．７（幅）×６．４（厚さ）×１２７（長さ）
　スパン間：１００ｍｍ
　曲げ速度：２ｍｍ／分
　［アイゾット衝撃値（ＩＺ）］
　ＡＳＴＭ　Ｄ２５６に準拠して測定した。
　温度：２３℃、−３０℃
　試験片：１２．７（幅）×６．４（厚さ）×６４（長さ）
　ノッチは機械加工
　［引張り破断伸び（ＥＬ）］
　ＡＳＴＭ　Ｄ６３８に準拠して測定した。
　温度：２３℃
　［熱変形温度（ＨＤＴ）］
　ＡＳＴＭ　Ｄ６４８に準拠して測定した。
　試験片：１２．７（幅）×６．４（厚さ）×１２７（長さ）
製造例
　［プロピレン重合体（１）の重合］
　ｒａｃ−ジメチルシリルビス（２−メチルインデニル）ジルコニウムジクロリドをＺｒ原子に換算して０．００３０ミリモルとメチルアルミノキサン１．５０ミリモルを混合し、触媒成分を調製した。
　充分に窒素置換した４ｌのステンレス製オートクレーブに、精製したトルエン１ｌを入れ、プロピレン雰囲気下におき２０分攪拌した。次に反応系を昇温し、３０℃になった時点でメチルアルミノキサン１．５ミリモルと上記触媒成分を加え、プロピレン圧３ｋｇ／ｃｍ２−Ｇとして４０℃で１時間重合を行った。重合後、濾過によって溶媒を取り除き、メタノールで洗浄した後、真空下８０℃で１０時間乾燥した。
　得られたポリマー〔プロピレン重合体（１）〕は１４６ｇであり、重合活性は４８，７００ｇ−ＰＰ／ミリモルＺｒ、［η］は２．５８ｄｌ／ｇ、ＭＦＲは１．９ｇ／１０分、Ｍｗは３３９，０００、Ｍｗ／Ｍｎは２．０３であった。
　［プロピレン重合体（２）の重合］
　〈固体触媒成分の調製〉
　充分に窒素置換した５００ｍｌの反応器にシリカ（富士デヴィソン社製Ｆ−９４８を窒素流通下２００℃で６時間乾燥したもの）２５ｇ、トルエン３１０ｍｌを仕込み、攪拌しながら系を０℃とした。ここへ、有機アルミニウムオキシ化合物（シェリング社製メチルアルミノキサンをトルエンで希釈したもの、２．１モル／ｌ）９０ｍｌを窒素雰囲気下６０分かけて滴下した。次いでこの温度で３０分、９０℃で４時間反応させた。その後反応系を放冷し、６０℃になった時点で上澄み溶液をデカンテーションによって取り除き、続いて室温下、トルエン１５０ｍｌで３回洗浄した。
　この結果、シリカ１ｇに対してＡｌを６．８ミリモル有する固体触媒成分（Ｃ−１）を得た。
　〈予備重合触媒成分（Ｃ−２）の調製〉
　充分に窒素置換した５００ｍｌの反応器にｎ−ヘキサン３２０ｍｌを仕込み、上記で得た固体触媒成分（Ｃ−１）をＡｌ原子に換算して４０ミリモル、ｒａｃ−ジメチルシリルビス（２−メチルインデニル）ジルコニウムジクロリドをＺｒ原子に換算して０．０４ミリモルを加え１０分間攪拌した。ここにトリイソブチルアルミニウムを１．２ミリモル加えて更に１０分間攪拌した後、プロピレンガス（１３．４ｌ／時）を１時間、２０℃で流通させ、プロピレンの予備重合を行った。上澄み溶液をデカンテーションによって取り除き、デカン１５０ｍｌで３回洗浄した。
　この結果、固体触媒１ｇあたりＺｒ；０．００４２ミリモル、Ａｌ；４．３５ミリモルが担持された予備重合触媒成分（Ｃ−２）を得た。
　〈重　合〉
　充分に窒素置換した４ｌのステンレス製オートクレーブに、ｎ−ヘキサン１．５ｌを入れ、プロピレン雰囲気下におき２０分攪拌した。次に反応系を昇温し、５０℃になった時点でトリイソブチルアルミニウム２．９０ミリモル、上記予備重合触媒成分（Ｃ−２）をＺｒ原子に換算して０．００３０ミリモル加え、水素１５０ｍｌを封入し、プロピレン圧７ｋｇ／ｃｍ２−Ｇとして６０℃で２時間重合を行った。重合後、濾過によって溶媒を取り除き、メタノールで洗浄した後、真空下８０℃で１０時間乾燥した。
　得られたポリマー〔プロピレン重合体（２）〕は３０４ｇであり、重合活性は１０１，０００ｇ−ＰＰ／ミリモル−Ｚｒ、［η］は１．０１ｄｌ／ｇ、ＭＦＲは１４５ｇ／１０分、Ｍｗ／Ｍｎは３．７８であった。
　［プロピレン重合体（３）の重合］
　〈予備重合触媒成分（Ｃ−３）の調製〉
　充分に窒素置換した５００ｍｌの反応器にｎ−ヘキサン３５０ｍｌを仕込み、上記で得た固体触媒成分（Ｃ−１）をＡｌ原子に換算して１６ミリモル、ｒａｃ−ジメチルシリルビス（２−メチルインデニル）ジルコニウムジクロリドをＺｒ原子に換算して０．０４ミリモルを加え１０分間攪拌した。ここにトリイソブチルアルミニウムを１．２ミリモル加えて更に１０分間攪拌した後、プロピレンガス（１３．４ｌ／時）を１時間、２０℃で流通させ、プロピレンの予備重合を行った。上澄み溶液をデカンテーションによって取り除き、デカン１５０ｍｌで３回洗浄した。
　この結果、固体触媒１ｇあたりＺｒ；０．００１１ミリモル、Ａｌ；４．５０ミリモルが担持された予備重合触媒成分（Ｃ−３）を得た。
　〈重　合〉
　充分に窒素置換した２ｌのステンレス製オートクレーブに、ｎ−ヘキサン７５０ｍｌを入れ、プロピレン雰囲気下におき２０分攪拌した。次に反応系を昇温し、５０℃になった時点でトリイソブチルアルミニウム２．７ミリモル、上記予備重合触媒成分（Ｃ−３）をＺｒ原子に換算して０．０４５ミリモル加え、プロピレン圧７ｋｇ／ｃｍ２−Ｇとして６０℃で１．５時間重合を行った。重合後、濾過によって溶媒を取り除き、メタノールで洗浄した後、真空下８０℃で１０時間乾燥した。
　得られたポリマー〔プロピレン重合体（３）〕は４０３ｇであり、重合活性は８９，６００ｇ−ＰＰ／ミリモルＺｒ、［η］は１．３３ｄｌ／ｇ、ＭＦＲは３４ｇ／１０分、Ｍｗ／Ｍｎは２．９３であった。
　［プロピレン重合体（４）の重合］
　〈固体状チタン触媒成分の調製〉
　無水塩化マグネシウム９５．２ｇ、デカン４４２ｍｌおよび２−エチルヘキシルアルコール３９０．６ｇを混合し、次いで１３０℃で２時間加熱して均一溶媒とした後、この溶液中に無水フタル酸２１．３ｇを添加し、さらに、１３０℃にて１時間攪拌混合を行い、無水フタル酸をこの均一溶液に溶解させた。このようにして得られた均一溶液を室温に冷却した後、この均一溶液７５ｍｌを−２０℃に保持した四塩化チタン２００ｍｌ中に１時間にわたって全量滴下装入した。装入終了後、この混合液の温度を４時間かけて１１０℃に昇温し、１１０℃に達したところでフタル酸ジイソブチル（ＤＩＢＰ）５．２２ｇを添加し、これより２時間同温度にて攪拌下保持した。２時間の反応終了後、熱濾過にて固体部を採取し、この固体部を２７５ｍｌの四塩化チタンにて再懸濁させた後、再び１１０℃で２時間、加熱反応を行った。
　反応終了後、再び熱濾過にて固体部を採取し、１１０℃デカンおよびヘキサンにて、洗液中に遊離のチタン化合物が検出されなくなるまで充分洗浄した。以上の操作によって調製した固体状チタン触媒成分はデカンスラリーとして存在したが、この内の一部を触媒組成を調べる目的で乾燥した。
　このようにして得られた固体状チタン触媒成分の組成はチタン２．４重量％、塩素６０重量％、マグネシウム２０重量％およびＤＩＢＰ１３．０重量％であった。
　〈予備重合触媒成分（Ｃ−４）の調製〉
　４００ｍｌの攪拌器付四ツ口ガラス製反応器に窒素雰囲気下精製ヘキサン１５０ｍｌ、トリエチルアルミニウム１５ミリモル、ジシクロペンチルジメトキシシラン（ＤＣＰＭＳ）３ミリモルおよび上記固体状チタン触媒成分をＴｉ原子換算で１．５ミリモル添加した後、２０℃で３．２ｌ／時の速度でプロピレンを１時間この反応器に供給した。プロピレンの供給が終了したところで反応器内を窒素で置換し上澄の除去および精製ヘキサンの添加からなる洗浄操作を２回行った後、精製ヘキサンで再懸濁して触媒ビンに全量移液し、予備重合触媒成分（Ｃ−４）を得た。
　〈重　合〉
　１７ｌのオートクレーブに室温プロピレン雰囲気下でプロピレンを４ｋｇ注入し、水素１１ｌを添加し、６０℃に昇温した後、トリエチルアルミニウム５ミリモル、ＤＣＰＭＳ５ミリモル、上記予備重合触媒成分（Ｃ−４）をＴｉ原子に換算して０．０５ミリモル添加し７０℃にさらに昇温し、この温度で４０分重合反応を行った。反応終了後、直ちに少量のエタノールを系内に添加して触媒を分解し、未反応のプロピレンと水素をパージし白色粉末状重合体を得た。得られた白色粉末状重合体を真空下８０℃で１０時間乾燥した。
　乾燥後の白色粉末状重合体〔プロピレン重合体（４）〕の収量は１６３０ｇであり、したがって活性は３２，６００ｇ−ＰＰ／ミリモルＴｉであり、沸騰ヘプタン抽出残率（Ｉ．Ｉ．）は９９．１％、［η］は３．０ｄｌ／ｇ、ＭＦＲは１．２ｇ／１０分、Ｍｗ／Ｍｎは５．１であった。
　［プロピレン重合体（５）の重合］
　前記プロピレン重合体（４）の重合において、添加する水素の量を１５０ｌとした他は、プロピレン重合体（４）の重合と全く同様にして重合、後処理を行った。
　得られたポリマー〔プロピレン重合体（５）〕は２０３０ｇであり、重合活性は４０６００ｇ−ＰＰ／ミリモル−Ｔｉに相当した。［η］は１．１０ｄｌ／ｇ、ＭＦＲは１５５ｇ／１０分、Ｍｗ／Ｍｎは４．９、沸騰ヘプタン抽出残率（Ｉ．Ｉ．）は９７．０％であった。
　［プロピレン重合体（６）の重合］
　前記プロピレン重合体（４）の重合において、添加する水素の量を６０ｌとした他は、プロピレン重合体（４）の重合と全く同様にして重合、後処理を行った。
　得られたポリマー〔プロピレン重合体（６）〕は１９０５ｇであり、重合活性は３８１００ｇ−ＰＰ／ミリモル−Ｔｉに相当した。［η］は１．５５ｄｌ／ｇ、ＭＦＲは２５ｇ／１０分、Ｍｗ／Ｍｎは５．０、沸騰ヘプタン抽出残率（Ｉ．Ｉ．）は９８．８％であった。
　［プロピレン重合体（７）の重合］
　〈３−（２−ビフェニリル）−２−エチルプロピオン酸の合成〉
　２ｌ−４口丸底フラスコ（攪拌器、ジムロートコンデンサー、滴下ロート、温度計付）にカリウム−ｔ−ブトキシド４０．４ｇ（３６０ミリモル）、トルエン３００ｍｌ、Ｎ−メチルピロリドン６０ｍｌを加え、窒素雰囲気で６０℃に加温しながら、エチルマロン酸ジエチル６２．１ｇ（３３０ミリモル）をトルエン１５０ｍｌに溶解した溶液を滴下した。滴下終了後、同温で１時間反応させた。次に同温で２−フェニルベンジルブロミド６０．８ｇ（３００ミリモル）を９０ｍｌのトルエンに溶解した溶液を滴下した。滴下終了後昇温し、２時間還流した。反応混合物を水６００ｍｌに注ぎ、２Ｎ−ＨＣｌを加えてｐＨ＝１とした。有機相を分離し、水相をトルエン２００ｍｌでさらに３回抽出した。合わせた有機相を飽和食塩水で中性まで洗浄し、無水Ｎａ２ＳＯ４で乾燥した。溶媒を減圧下で濃縮し、黄橙色液体の濃縮物１１０ｇ得た。
　２ｌ−４口丸底フラスコ（攪拌器、ジムロートコンデンサー、滴下ロート、温度計付）に水酸化カリウム２０２ｇ（３．０６モル）とメタノール水溶液４８０ｍｌ（メタノール／水＝４／１（＝ｖ／ｖ））を加えた。室温下、窒素雰囲気で上記濃縮物をメタノール水溶液１５０ｍｌ（メタノール／水＝４／１（＝ｖ／ｖ））に溶解させた溶液を滴下した。滴下後、昇温し、４時間還流させた。その後、室温まで冷却し、析出した固体を濾過した。濾物を水に溶解させ、硫酸を加え酸性（ｐＨ＝１）とし、塩化メチレン２００ｍｌで５回抽出した。合わせた有機相を無水Ｎａ２ＳＯ４で乾燥した。溶媒を減圧下濃縮して、白色固体の生成物７２．６ｇを得た。
　次に、１ｌ−３口丸底フラスコ（攪拌器、ジムロートコンデンサー、温度計付）に上記白色固体７２．６ｇ、酢酸１６８ｍｌ、水／１１１ｍｌおよび濃硫酸３９．３ｍｌを加え、窒素雰囲気で６時間還流させた。反応終了後、酢酸を減圧下で留去し水１５０ｍｌを加え、塩化メチレン１５０ｍｌで３回抽出した。合わせた有機相を飽和食塩水１５０ｍｌで洗浄後、無水Ｎａ２ＳＯ４で乾燥した。溶媒を減圧で留去し、残渣をシリカゲルクロマトグラフィー（ヘキサン／酢酸エチル＝２／１→１／１容量部で展開）で分離精製して白色固体４１．１ｇを得た（収率：５４％）。
　得られた生成物の物性を下記に示す。
　ＦＤ−ＭＳ　：２５４（Ｍ＋）
　ｍｐ．　　　：９１．２〜９４．０℃
　ＮＭＲ（ＣＤＣｌ３、９０ＭＨｚ）：
　ＩＲ（ＫＢｒ　ｄｉｓｋ）　：１６９６ｃｍ−１（νｃ−ｏ）
　〈３−（２−ビフェニリル）−２−エチルプロピオニルクロリドの合成〉
　３００ｍｌ−３口丸底フラスコ（スターラーチップ、ジムロートコンデンサー、温度計、ＮａＯＨトラップ付）に３−（２−ビフェニリル）−２−エチルプロピオン酸３９．９ｇ（１５７．２ミリモル）と塩化チオニル７７．７ｍｌ（１０６５ミリモル）を加え、窒素雰囲気で２．５時間加熱還流させた。反応終了後、未反応の塩化チオニルを減圧で蒸留して黄橙色液体の粗生成物４５．６ｇを得た。この酸クロリドはこれ以上精製せず次の反応に用いた。
　得られた生成物の物性を下記に示す。
　ＩＲ（Ｎｅａｔ）　：１７８６ｃｍ−１（νｃ−ｏ）
　〈４−エチル−２−フェニル−１−インダノンの合成〉
　５００ｍｌ−３口丸底フラスコ（攪拌器、ジムロートコンデンサー、滴下ロート、温度計、ＮａＯＨトラップ付）に無水塩化アルミニウム２４．１ｇ（１８１ミリモル）と二硫化炭素１５０ｍｌを加え、氷冷下、窒素雰囲気で前記で得られた３−（２−ビフェニリル）−２−エチルプロピオニルクロリド４５．６ｇ（５２．４ミリモル）を二硫化炭素６３ｍｌに溶解した溶液を滴下した。滴下終了後、内温を室温に上げ、１時間反応させた。反応溶液を氷水６００ｍｌに注いで分解し、エーテル３００ｍｌで２回抽出した。合わせた有機相を飽和ＮａＨＣＯ３水３００ｍｌ、次に飽和食塩水３００ｍｌで洗浄し、無水Ｎａ２ＳＯ４で乾燥した。溶媒を減圧で留去し、残渣をシリカゲルクロマトグラフィー（ヘキサン／酢酸エチル＝１０／１容量部で展開）で分離精製して目的物を黄色固体として３２．４ｇ得た（収率：８８％）。
　得られた生成物の物性を下記に示す。
　ＮＭＲ（ＣＤＣｌ３、９０ＭＨｚ）：
　ＩＲ（Ｎｅａｔ）　：１７０５ｃｍ−１（νｃ−ｏ）
　〈２−エチル−１−ヒドロキシ−２−フェニルインダンの合成〉
　５００ｍｌ−３口丸底フラスコ（スターラーチップ、ジムロートコンデンサー、滴下ロート、温度計付）に水素化ホウ素ナトリウム２．５５ｇ（６７．８ミリモル）と８４ｍｌのエタノールを加え、窒素雰囲気下室温で２−エチル−４−フェニル−１−インダノン３１．８ｇ（１３５．３ミリモル）を６０ｍｌのエタノールに溶解させた溶液を滴下した。滴下終了後、５０℃に昇温し、さらに３．５時間反応させた。反応後冷却し、未反応の水素化ホウ素ナトリウムをアセトンを滴下して分解した。次に反応混合物を減圧下、濃縮し、水１５０ｍｌとエーテル１５０ｍｌを加え抽出した。有機相を分離後、水相をエーテル１００ｍｌで２回抽出した。合わせた有機相を飽和食塩水３００ｍｌで洗浄し、無水Ｎａ２ＳＯ４で乾燥した。溶媒を減圧下で留去して粘調な淡黄色液体の目的物（２種類の異性体混合物）を３２ｇ得た（収率：９９％）。
　得られた生成物の物性を下記に示す。
　ＮＭＲ（ＣＤＣｌ３、９０ＭＨｚ）：
　ＩＲ（Ｎｅａｔ）　：３３４０ｃｍ−１（νｃ−ｏ）
　〈２−エチル−４−フェニルインデンの合成〉
　１ｌ−４口丸底フラスコ（攪拌器、滴下ロート、温度計付）に２−エチル−１−ヒドロキシ−４−フェニルインダン２９．３ｇ（１２３．９ミリモル）、トリエチルアミン５１．６ｇ（３７１．４ミリモル）、４−ジメチルアミノピリジン０．７５ｇ（６．３ミリモル）および塩化メチレン２９４ｍｌを加えた。氷冷下、窒素雰囲気でメタンスルホニルクロリド１９．２ｍｌ（２４７．５ミリモル）を塩化メチレン１９．５ｍｌに溶解した溶液をゆっくり滴下した。滴下終了後、同温度でさらに３．５時間反応させた。反応混合物を氷水５００ｍｌに注いだ後、有機相を分離し、水相を塩化メチレン１５０ｍｌでさらに２回抽出した。合わせた有機相を飽和ＮａＨＣＯ３水、次に飽和食塩水で洗浄した後、無水Ｎａ２ＳＯ４で乾燥した。溶媒を減圧で留去し、残渣をシリカゲルクロマトグラフィー（ヘキサンで展開）で分離精製して目的物（２種類の異性体混合物）を淡黄色液体として１９．７ｇ得た（収率：７３％）。
　得られた生成物の物性を下記に示す。
　ＮＭＲ（ＣＤＣｌ３、９０ＭＨｚ）：
　　δ＝１．２０（ｔ、Ｊ＝７．６Ｈｚ、３Ｈ、ＣＨ３）；
　　　　２．４９（ｑ、Ｊ＝７．６Ｈｚ、２Ｈ）；
　　　　３．４１（ｓ、２Ｈ）；
　　　　６．６１、６．７２（それぞれｂｓ、合わせて１Ｈ）；
　　　　７．０９〜８．０１（ｍ、８Ｈ）
　〈ジメチルシリル−ビス（２−エチル−４−フェニルインデン）の合成〉
　５００ｍｌ−３口丸底フラスコ（スターラーチップ、ジムロートコンデンサー、滴下ロート、温度計付）に２−エチル−４−フェニルインデン１５ｇ（６８．４ミリモル）、チオシアン酸銅２４０ｍｇ（１．８９ミリモル）および無水エーテル１５０ｍｌを加えた、窒素雰囲気で氷冷下１．６Ｍ濃度のｎ−ブチルリチウムのヘキサン溶液４７．１ｍｌ（７５．３ミリモル）をゆっくり滴下した。滴下終了後、室温に昇温し、さらに１時間反応させた。次に、ジメチルジクロロシラン４．５６ｍｌ（３７．８ミリモル）を無水エーテル１３．５ｍｌに溶解した溶液をゆっくり滴下した。滴下終了後、室温でさらに１２時間反応させた。反応混合物をセライトで濾過後、濾液を飽和塩化アンモニウム水１５０ｍｌに注いだ。有機相を分離後、水相をエーテル１５０ｍｌで抽出した。合わせた有機相を飽和食塩水で洗浄し、無水Ｎａ２ＳＯ４で乾燥した。溶媒を減圧下で留去し、残渣をシリカゲルカラムクロマトグラフィー（ヘキサン→ヘキサン／塩化メチレン＝２０／１容量部で展開）で分離して淡黄色固体の目的物（２種類の異性体混合物）を１３．５ｇ得た（収率：８０％）。
　得られた生成物の物性を下記に示す。
　ＮＭＲ（ＣＤＣｌ３、９０ＭＨｚ）：
　〈ｒａｃ−ジメチルシリル−ビス（２−エチル−４−フェニル−１一インデニル）ジルコニウムジクロリドの合成〉
　２００ｍｌ−３口丸底フラスコ（スターラーチップ、玉入コンデンサー、滴下ロート、温度計付）にアルゴン雰囲気でジメチルシリル−ビス（２−エチル−４−フェニルインデン）２．５２ｇ（５．０７ミリモル）と無水エーテル５１ｍｌを加え、室温で１．５８Ｍ濃度のｎ−ブチルリチウムのヘキサン溶液６．７５ｍｌ（１０．６８ミリモル）をゆっくり滴下した。滴下後、さらに１３．５時間反応させた。得られた反応液をドライアイス〜アセトン浴で−７０℃に冷却し、ＺｒＣｌ４１．１８５ｇ（５．０７ミリモル）の粉末を除々に添加した。添加終了後、攪拌を継続しながら、終夜放置した。次に室温で溶媒を減圧下に留去した。塩化メチレン９０ｍｌを加えた後、不溶物を濾過し、濾液を室温で濃縮晶析した。析出した固体を濾過した後、無水エーテル５ｍｌで２回洗浄し、減圧下で乾燥させて目的物を橙黄色固体として０．６８ｇ得た（収率：２０％）。
　得られた生成物の物性を下記に示す。
　ＮＭＲ（ＣＤＣｌ３、９０ＭＨｚ）：
　　δ＝１．０９（ｔ、Ｊ＝７．３Ｈｚ、６Ｈ、ＣＨ３）；
　　　　１．３４（ｓ、６Ｈ、Ｓｉ−ＣＨ３）；
　　　　２．４６（ｑｕｉｎ、Ｊ＝７．３Ｈｚ、２Ｈ）；
　　　　２．７３（ｑｕｉｎ、Ｊ＝７．３Ｈｚ、２Ｈ）；
　　　　６．９６（ｓ、２Ｈ、３−Ｈ−Ｉｎｄ）；
　　　　６．９９〜７．８８（ｍ、１６Ｈ）
　〈重　合〉
　内容積１００ｌのステンレス製重合器に、窒素下で、トルエン５０ｌを入れ、０℃に冷却した。次いで、プロピレンを４Ｎｍ３／時、水素４００Ｎｌ／時で２時間流通し系を十分に飽和させた。プロピレンの流通量を２Ｎｍ３／時まで絞った後、トリイソブチルアルミニウムを１５．０ミリモル、メチルアルミノキサンをＡｌ原子に換算して３０．０ミリモル、ｒａｃ−ジメチルシリル−ビス（２−エチル−４−フェニルインデニル）ジルコニウムジクロリドをＺｒ原子に換算して０．１０ミリモル加え、系を０℃に保ったまま１時間重合を行った。重合の停止はメタノールを０．５ｌ加えることにより行った。系内を窒素にて置換しながら重合体懸濁液を６時間静置後、約半量のトルエンをデカンテーションにより抜き取った。残った重合体懸濁液は、０．１ｌの塩酸と６０ｌのメタノールを入れた２００ｌ反応器に移送し、３０分間攪拌を行った。静置、デカンテーションの後、再び５０ｌのメタノールで洗浄、デカンテーションを行った。次いで反応器下部より重合体懸濁液を取り出し、濾過にて溶媒を分離後、重合体を高真空下、１００℃にて一昼夜乾燥した。
　得られたプロピレン単独重合体〔プロピレン重合体（７）〕は１９５０ｇであり、重合活性は１９５００ｇ−ＰＰ／ミリモル−Ｚｒに相当した。［η］は０．６８ｄｌ／ｇ、ＭＦＲは９００ｇ／１０分、Ｍｗ／Ｍｎは２．０２、トリアドタクティシティーは９９．５％、プロピレンモノマーの２，１−挿入に基づく位置不規則単位の割合は０．１１％、プロピレンモノマーの１，３−挿入に基づく位置不規則単位の割合は検出下限以下（０．０３％未満）であった。
　［プロピレン重合体（８）の重合］
　前記プロピレン重合体（７）の重合において、水素の流通量を９０Ｎｌ／時とした他は、プロピレン重合体（７）の重合と全く同様にして重合、後処理を行った。
　得られたプロピレン単独重合体〔プロピレン重合体（８）〕は２７２０ｇであり、重合活性は２７２００ｇ−ＰＰ／ミリモル−Ｚｒに相当した。［η］は３．２５ｄｌ／ｇ、ＭＦＲは０．７５ｇ／１０分、Ｍｗ／Ｍｎは２．２０、トリアドタクティシティーは９９．６％、プロピレンモノマーの２，１−挿入に基づく位置不規則単位の割合は０．１６％、プロピレンモノマーの１，３−挿入に基づく位置不規則単位の割合は検出下限以下（０．０３％未満）であった。
　［プロピレン重合体（９）の重合］
　前記プロピレン重合体（７）の重合において、水素の流通量を１２０Ｎｌ／時とした他は、プロピレン重合体（７）の重合と全く同様にして重合、後処理を行った。
　得られたプロピレン単独重合体〔プロピレン重合体（９）〕は３３５０ｇであり、重合活性は３３５００ｇ−ＰＰ／ミリモル−Ｚｒに相当した。［η］は１．６４ｄｌ／ｇ、ＭＦＲは１３．５ｇ／１０分、Ｍｗ／Ｍｎは２．０３、トリアドタクティシティーは９９．５％、プロピレンモノマーの２，１−挿入に基づく位置不規則単位の割合は０．１３％、プロピレンモノマーの１，３−挿入に基づく位置不規則単位の割合は検出下限以下（０．０３％未満）であった。
　［プロピレン重合体（１０）の重合］
　前記プロピレン重合体（４）の重合において、水素の添加量を４５ｌとした他は、プロピレン重合体（４）の重合と全く同様にして重合、後処理を行った。
　得られたプロピレン単独重合体〔プロピレン重合体（１０）〕は１９３０ｇであり、重合活性は３８６００ｇ−ＰＰ／ミリモル−Ｔｉに相当した。［η］は１．７５ｄｌ／ｇ、ＭＦＲは１５ｇ／１０分、Ｍｗ／Ｍｎは５．０、沸騰ヘプタン抽出残率（Ｉ．Ｉ．）は９８．８％であった。
　［プロピレン重合体（１１）の重合］
　前記プロピレン重合体（７）の重合において、水素の流通量を３５０Ｎｌ／時とした他は、プロピレン重合体（７）の重合と全く同様にして重合、後処理を行った。
　得られたプロピレン単独重合体〔プロピレン重合体（１１）〕は２０６０ｇであり、重合活性は２０６００ｇ−ＰＰ／ミリモル−Ｚｒに相当した。［η］は０．７２ｄｌ／ｇ、ＭＦＲは６７０ｇ／１０分、Ｍｗ／Ｍｎは１．９５、トリアドタクティシティーは９９．５％、プロピレンモノマーの２，１−挿入に基づく位置不規則単位の割合は０．１４％、プロピレンモノマーの１，３−挿入に基づく位置不規則単位の割合は検出下限以下（０．０３％未満）であった。
　［プロピレン重合体（１２）の重合］
　内容積１００ｌのステンレス製重合器に、トルエン５０ｌを入れ、０℃に冷却した。次いで、プロピレンを４Ｎｍ３／時、エチレンを２Ｎｍ３／時、水素１０Ｎｌ／時で２時間流通し系を十分に飽和させた。プロピレンの流通量を１Ｎｍ３／時、エチレンの流通量を３００Ｎｌ／時まで絞って１時間おいた後、トリイソブチルアルミニウムを８．０ミリモル、メチルアルミノキサンをＡｌ原子に換算して１２．０ミリモル、ｒａｃ−ジメチルシリル−ビス（２−エチル−４−フェニルインデニル）ジルコニウムジクロリドをＺｒ原子に換算して０．０４０ミリモル加え、系を０℃に保ったまま１時間重合を行った。重合の停止および後処理はプロピレン重合体（７）の重合の場合と全く同様に行った。
　得られたプロピレン共重合体〔プロピレン重合体（１２）〕は１５５０ｇであり、重合活性は３８７００ｇ−ポリマー／ミリモル−Ｚｒに相当した。［η］は０．６８ｄｌ／ｇ、ＭＦＲは９５０ｇ／１０分、Ｍｗ／Ｍｎは２．３３、エチレンから誘導される構成単位含有率は５．１モル％、トリアドタクティシティーは９９．２％、プロピレンモノマーの２，１−挿入に基づく位置不規則単位の割合は０．０８％、プロピレンモノマーの１，３−挿入に基づく位置不規則単位の割合は検出下限以下（０．０３％未満）であった。
　［プロピレン重合体（１３）の重合］
　内容積１００ｌのステンレス製重合器に、トルエン３５ｌを入れ、０℃に冷却した。次いで、プロピレンの流通量を４Ｎｍ３／時、エチレンの流通量を２Ｎｍ３／時で系内の圧力が２．５ｋｇ／ｃｍ２−Ｇとなるように調節しながら２時間流通し系を十分に飽和させた。次いで、プロピレンの流通量を１Ｎｍ３／時、エチレンの流通量を３００Ｎｌ／時まで絞って１時間おいた後、トリイソブチルアルミニウムを５．０ミリモル、メチルアルミノキサンをＡｌ原子に換算して１０．０ミリモル、ｒａｃ−ジメチルシリル−ビス（２−エチル−４−フェニルインデニル）ジルコニウムジクロリドをＺｒ原子に換算して０．０１０ミリモル加えた。重合器内の圧力が２．５ｋｇ／ｃｍ２−Ｇとなるように調節しながら温度を０℃に保って１時間重合を行った。メタノールによる重合の停止を行った後系内を脱圧し、窒素で置換した。後処理はプロピレン重合体（７）の重合の場合と全く同様に行った。
　得られたプロピレン共重合体〔プロピレン重合体（１３）〕は１３１０ｇであり、重合活性は１３１０００ｇ−ポリマー／ミリモル−Ｚｒに相当した。［η］は３．１０ｄｌ／ｇ、ＭＦＲは０．７２ｇ／１０分、Ｍｗ／Ｍｎは２．３、エチエンから誘導される構成単位含有率は５．６モル％、トリアドタクティシティーは９９．３％、プロピレンモノマーの２，１−挿入に基づく位置不規則単位の割合は０．１３％、プロピレンモノマーの１，３−挿入に基づく位置不規則単位の割合は検出下限以下（０．０３％未満）であった。
　［プロピレン重合体（１４）の重合］
　前記プロピレン重合体（１２）の重合において、水素を１０Ｎｌ／時で流通した代わりに水素を全く用いなかった他は、プロピレン重合体（１２）の重合と全く同様にして重合、後処理を行った。
　得られたプロピレン共重合体〔プロピレン重合体（１４）〕は１７５０ｇであり、重合活性は１７５００ｇ−ポリマー／ミリモル−Ｚｒに相当した。［η］は１．６７ｄｌ／ｇ、ＭＦＲは９．５ｇ／１０分、Ｍｗ／Ｍｎは２．１０、エチレンから誘導される構成単位含有率は５．６モル％、　トリアドタクティシティーは９９．２％、プロピレンモノマーの　２，１−挿入に基づく位置不規則単位の割合は０．１１％、プロピレンモノマーの１，３−挿入に基づく位置不規則単位の割合は検出下限以下（０．０３％未満）であった。
　［軟質重合体（エチレン・プロピレンランダム共重合体）の重合］
　〈固体状チタン触媒成分の調製〉
　無水塩化マグネシウム２３．８ｇ、デカン１２２ｍｌおよび２−エチルヘキシルアルコール１１６．１ｇを、１３０℃で２時間加熱して均一溶液とした後、この溶液中に安息香酸エチル５．７２ｍｌを添加した。この均一溶液を−２０℃に保持した四塩化チタン１ｌ中に２０分かけて攪拌下滴下し、さらに−２０℃で１時間攪拌した。次にこの溶液を徐々に昇温し、８０℃に達したところで、さらに安息香酸エチル１２．２ｍｌを添加し、８０℃で２時間攪拌した。
　反応終了後、濾過により固体物質を採取し、この固体物質を１ｌの四塩化チタンにて再懸濁させ、９０℃で２時間攪拌した後、濾過により固体物質を採取し、洗液中に遊離のチタン化合物が検出されなくなるまで精製ヘキサンで充分洗浄した。
　得られた固体状チタン触媒成分は、チタンを３．７重量％、塩素を５９重量％、マグネシウムを１７重量％および安息香酸エチルを１５重量％含有していた。
　〈重　合〉
　攪拌翼を備えた１５ｌのステンレス製重合器を用いて、エチレンとプロピレンとを共重合させた。
　重合器上部から、重合溶媒としてヘキサンを３ｌ／時、上記のようにして得られた固体状チタン触媒成分のヘキサンスラリー（チタン原子に換算して０．１５ミリモル／ｌ）を１ｌ／時、トリエチルアルミニウムのヘキサン溶液（１５ミリモル／ｌ）を０．５ｌ／時、安息香酸エチルのヘキサン溶液（５ミリモル／ｌ）を０．５ｌ／時の速度で連続的に供給した。また重合器上部から、エチレンを９０ｌ／時、プロピレンを２７０ｌ／時の速度で供給し、水素を重合器内ガス相の水素濃度が２．３％になるように連続的に供給した。
　一方重合器下部から、重合器中の重合溶液が５ｌとなるように連続的に抜き出した。
　共重合反応は、重合器外部に取り付けられたジャケットに温水を循環させることにより８０℃で行った。重合器内圧力は、６．５ｋｇ／ｃｍ２（ゲージ）であった。
　抜き出した重合溶液に少量のメタノールを添加して、重合反応を停止させ、スチームストリッピング処理にてポリマーを溶媒から分離した後、８０℃で一昼夜減圧乾燥した。
　上記のような操作により、エチレン・プロピレンランダム共重合体（ＥＰＲ−１）が、２３５ｇ／時の量で得られた。
　得られたエチレン・プロピレンランダム共重合体（ＥＰＲ−１）は、エチレンから誘導される構成単位含有率は４２モル％、［η］は２．７ｄｌ／ｇであった。
　［エチレン・プロピレンランダム共重合体（ＥＰＲ−２）の重合］
　攪拌翼を備えた１５ｌのオートクレーブを用いて、エチレンとプロピレンとを共重合させた。
　重合器上部から、脱水精製したヘキサンを２．４ｌ、プロピレンを３．３ｋｇ、メチルアルモキサンのトルエン溶液（アルミニウム原子に換算して１．３ｍｇ原子／ｍｌ）を０．７２ｍｌおよびトリイソブチルアルミニウムのヘキサン溶液（１ミリモル／ｍｌ）を７．７ｍｌ装入した。
　系を３７℃に昇温した後、全圧が１４ｋｇ／ｃｍ２となるようにエチレンを装入し、均圧管を用いて、ビス（１，３−ジメチルシクロペンタジエニル）ジルコニウムジクロリドのトルエン溶液（０．００４ミリモル／ｍｌ）を２．４ｍｌ装入した。温度を３７℃に、全圧を１４ｋｇ／ｃｍ２に維持しながら１時間重合を行った。脱圧後ポリマー溶液を取り出して乾燥した。収量は３２０ｇであった。
　得られたエチレン・プロピレンランダム共重合体（ＥＰＲ−２）は、エチレンから誘導される構成単位含有率が４３モル％であり、［η］が２．８ｄｌ／ｇであった。
　［エチレン・プロピレンランダム共重合体（ＥＰＲ−３）の合成］
　攪拌翼を備えた２ｌのオートクレーブを用いて、エチレンとプロピレンの共重合を行った。
　すなわち、重合器上部から脱水精製したヘキサンを０．９ｌ、トリイソブチルアルミニウムのヘキサン溶液（１ミリモル／ｍｌ）を１ｍｌ、メチルアルモキサンのトルエン溶液（Ａｌ原子に換算して０．９ミリモル／ｍｌ）を０．２７ｍｌ装入した。系を５０℃に昇温したのち全圧が３．８ｋｇ／ｃｍ２−Ｇとなるようにプロピレンを装入し、さらに全圧が８ｋｇ／ｃｍ２−Ｇとなるようにエチレンを装入した。ｒａｃ−ジメチルシリル−ビス（２−エチル−４−フェニルインデニル）ジルコニウムジクロリドをＺｒ原子に換算して０．０００８ミリモル加えた後、温度５０℃、全圧８ｋｇ／ｃｍ２−Ｇを維持しながら３０分間重合を行った。脱圧後ポリマー溶液を大量のメタノールに加え、ポリマーを取り出し、１３０℃で、１２時間減圧乾燥を行った。
　得られたエチレン・プロピレンランダム共重合体（ＥＰＲ−３）の収量は、４９．６ｇ、エチレンから誘導される構成単位含有率は、３９モル％、［η］は３．１ｄｌ／ｇ、ＭＦＲは０．４ｇ／１０分であった。
　［エチレン・プロピレンランダム共重合体（ＥＰＲ−４）の合成］
　ＶＯ（ＯＣ２Ｈ５）Ｃｌ２−（Ｃ２Ｈ５）１．５ＡｌＣｌ１．５触媒により常用のエチレン・プロピレンの共重合法により合成した。
　得られたエチレン・プロピレンランダム共重合体（ＥＰＲ−４）の［η］は２．４ｄｌ／ｇ、ＭＦＲは０．６ｇ／１０分、エチレンから誘導される構成単位含有率は８１モル％であった。
　［エチレン・プロピレンランダム共重合体（ＥＰＲ−５）の合成］
　攪拌翼を備えた２ｌのオートクレーブを用いて、エチレンとプロピレンの共重合を行った。
　すなわち、重合器上部から脱水精製したヘキサンを１ｌ、プロピレンを気体で、１１Ｎｌ、トリイソブチルアルミニウムのヘキサン溶液（１ミリモル／ｍｌ）を０．８５ｍｌ、メチルアルモキサンのトルエン溶液（Ａｌ原子に換算して１．２ミリモル／ｍｌ）を０．１３ｍｌ装入した。系を８０℃に昇温したのち全圧が８ｋｇ／ｃｍ２−Ｇとなるようにエチレンを装入し、ｒａｃ−ジメチルシリル−ビス（２−エチル−４−フェニルインデニル）ジルコニウムジクロリドをＺｒ原子に換算して０．０００５ミリモル加えた後、温度８０℃、全圧８ｋｇ／ｃｍ２−Ｇを維持しながら３０分間重合を行った。脱圧後ポリマー溶液を大量のメタノールに加え、ポリマーを取り出し、１３０℃で、１２時間減圧乾燥を行った。
　得られたエチレン・プロピレンランダム共重合体（ＥＰＲ−５）の収量は、５８．４ｇ、エチレンから誘導される構成単位含有率は、７９モル％、［η］は２．２ｄｌ／ｇ、ＭＦＲは０．７ｇ／１０分であった。
　［エチレン・１−ブテンランダム共重合体（ＥＢＲ−１）の合成］
　攪拌翼を備えた２ｌのオートクレーブを用いて、エチレンとプロピレンの共重合を行った。
　すなわち、重合器上部から脱水精製したヘキサンを１ｌ、１−ブテンを５５ｍｌ、トリイソブチルアルミニウムのヘキサン溶液（１ミリモル／ｍｌ）を０．８５ｍｌ、メチルアルモキサンのトルエン溶液（Ａｌ原子に換算して１．２ミリモル／ｍｌ）を０．１３ｍｌ装入した。系を９０℃に昇温した後、全圧が８ｋｇ／ｃｍ２−Ｇとなるようにエチレンを装入し、さらにｒａｃ−ジメチルシリル−ビス（２−エチル−４−フェニルインデニル）ジルコニウムジクロリドをＺｒ原子に換算して０．０００５ミリモル加えた後、温度９０℃、全圧８ｋｇ／ｃｍ２−Ｇを維持しながら２０分間重合を行った。脱圧後ポリマー溶液を大量のメタノールに加え、ポリマーを取り出し、１３０℃で、１２時間減圧乾燥を行った。
　得られたエチレン・１−ブテンランダム共重合体（ＥＢＲ−１）の収量は、５２．８ｇ、エチレンから誘導される構成単位含有率は、８２モル％、［η］は２．３ｄｌ／ｇ、ＭＦＲは０．６ｇ／１０分であった。
　［エチレン重合体（ＰＥ−１）および（ＰＥ−２）の合成］
　ＭｇＣｌ２担持型Ｔｉ触媒−トリエチルアルミニウムの組み合わせ触媒により、常用のエチレンの重合法により合成した。
　エチレン重合体（ＰＥ−１）の［η］は１．２０ｄｌ／ｇ、ＭＦＲは２９ｇ／１０分、Ｍｗ／Ｍｎは４．１であった。
　エチレン重合体（ＰＥ−２）の［η］は２．１１ｄｌ／ｇ、ＭＦＲは１．３ｇ／１０分、Ｍｗ／Ｍｎは４．８であった。
実施例１
　上記製造例で重合したプロピレン重合体（１）４０重量％と、プロピレン重合体（２）６０重量％とからなるプロピレン重合体組成物を用いて、樹脂温度２００℃、金型温度４０℃の条件下に射出成形機にて、ＡＳＴＭ試験片を成形して各物性を測定した。
　結果を表１に示す。
比較例１
　上記製造例で重合したプロピレン重合体（３）を用いて、実施例１と同様にしてＡＳＴＭ試験片を成形し、各物性を測定した。
　結果を表１に示す。
比較例２
　上記製造例で重合したプロピレン重合体（４）４０重量％と、プロピレン重合体（５）６０重量％とからなるプロピレン重合体組成物を用いて、実施例１と同様にしてＡＳＴＭ試験片を成形し、各物性を測定した。
　結果を表１に示す。
実施例２
　上記製造例で重合したプロピレン重合体（１）４０重量部と、プロピレン重合体（２）６０重量部と、軟質重合体（ＥＰＲ−１）２０重量部とからなるプロピレン重合体組成物を用いて、実施例１と同様にしてＡＳＴＭ試験片を成形し、各物性を測定した。
　結果を表２に示す。
比較例３
　上記製造例で重合したプロピレン重合体（３）１００重量部と軟質重合体（ＥＰＲ−１）２０重量部とを用いて、実施例１と同様にしてＡＳＴＭ試験片を成形し、各物性を測定した。
　結果を表２に示す。
比較例４
　上記製造例で重合したプロピレン重合体（４）４０重量部と、プロピレン重合体（５）６０重量部と、軟質重合体（ＥＰＲ−１）２０重量部とからなるプロピレン重合体組成物を用いて、実施例１と同様にしてＡＳＴＭ試験片を成形し、各物性を測定した。
　結果を表２に示す。
実施例３
　上記製造例で重合したプロピレン重合体（４）５０重量％と、プロピレン重合体（２）５０重量％とからなるプロピレン重合体組成物を用いて、実施例１と同様にしてＡＳＴＭ試験片を成形し、各物性を測定した。
　結果を表３に示す。
比較例５
　上記製造例で重合したプロピレン重合体（４）５０重量％と、プロピレン重合体（５）５０重量％とからなるプロピレン重合体組成物を用いて、実施例１と同様にしてＡＳＴＭ試験片を成形し、各物性を測定した。
　結果を表３に示す。
実施例４
　上記製造例で重合したプロピレン重合体（４）５０重量部と、プロピレン重合体（２）５０重量部と、軟質重合体２０重量部とからなるプロピレン重合体組成物を用いて、実施例１と同様にしてＡＳＴＭ試験片を成形し、各物性を測定した。
　結果を表４に示す。
比較例６
　上記製造例で重合したプロピレン重合体（４）５０重量部と、プロピレン重合体（５）５０重量部と、軟質重合体２０重量部とからなるプロピレン重合体組成物を用いて、実施例１と同様にしてＡＳＴＭ試験片を成形し、各物性を測定した。
　結果を表４に示す。
実施例５
　上記製造例で重合したプロピレン重合体（６）１００重量部と、エチレン・プロピレンランダム共重合体（ＥＰＲ−２）２０重量部とからなるプロピレン重合体組成物を用いて、実施例１と同様にしてＡＳＴＭ試験片を成形し、各物性を測定した。
　結果を表５に示す。
比較例７
　上記製造例で重合したプロピレン重合体（６）１００重量部と、エチレン・プロピレンランダム共重合体（ＥＰＲ−１）２０重量部とからなるプロピレン重合体組成物を用いて、実施例１と同様にしてＡＳＴＭ試験片を成形し、各物性を測定した。
　結果を表５に示す。
実施例６
　上記製造例で重合したプロピレン重合体（７）５０重量部と、プロピレン重合体（８）５０重量部とからなるプロピレン重合体組成物を用いて、実施例１と同様にしてＡＳＴＭ試験片を成形し、各物性を測定した。
　結果を表６に示す。
比較例８
　上記製造例で重合したプロピレン重合体（９）を用いて、実施例１と同様にしてＡＳＴＭ試験片を成形し、各物性を測定した。
　結果を表６に示す。
実施例７
　上記製造例で重合したプロピレン重合体（１２）５０重量部と、プロピレン重合体（１３）５０重量部とからなるプロピレン重合体組成物を用いて、実施例１と同様にしてＡＳＴＭ試験片を成形し、各物性を測定した。また、下記の条件でフィルムを成形し、得られたフィルムのヘイズを測定した。
　３０ｍｍφの一軸押出機にＴダイを取り付け、巾３０ｃｍ、厚さ５０μｍのフィルムを成形した。冷却ロールは２５℃とし、引き取り速度は３ｍ／分とした。
　結果を表７に示す。
比較例９
　上記製造例で重合したプロピレン重合体（１４）を用いて、実施例１と同様にしてＡＳＴＭ試験片を成形し、各物性を測定した。
　結果を表７に示す。
実施例８
　上記製造例で重合したプロピレン重合体（４）５０重量部と、プロピレン重合体（１１）５０重量部とからなるプロピレン重合体組成物を用いて、実施例１と同様にしてＡＳＴＭ試験片を成形し、各物性を測定した。
　結果を表８に示す。
比較例９
　上記製造例で重合したプロピレン重合体（４）５０重量部と、プロピレン重合体（５）５０重量部とからなるプロピレン重合体組成物を用いて、実施例１と同様にしてＡＳＴＭ試験片を成形し、各物性を測定した。
　結果を表８に示す。
実施例９
　上記製造例で重合したプロピレン重合体（７）５０重量部と、プロピレン重合体（８）５０重量部、エチレン・プロピレンランダム共重合体（ＥＰＲ−１）２０重量部とからなるプロピレン重合体組成物を用いて、実施例１と同様にしてＡＳＴＭ試験片を成形し、各物性を測定した。
　結果を表９に示す。
実施例１０
　上記製造例で重合したプロピレン重合体（７）５０重量部と、プロピレン重合体（８）５０重量部、エチレン・プロピレンランダム共重合体（ＥＰＲ−３）１０重量部と、エチレン・プロピレンランダム共重合体（ＥＰＲ−５）１０重量部とからなるプロピレン重合体組成物を用いて、実施例１と同様にしてＡＳＴＭ試験片を成形し、各物性を測定した。
　結果を表９に示す。
実施例１１
　上記製造例で重合したプロピレン重合体（１２）５０重量部と、プロピレン重合体（１３）５０重量部と、エチレン・プロピレンランダム共重合体（ＥＰＲ−１）２０重量部とからなるプロピレン重合体組成物を用いて、実施例１と同様にしてＡＳＴＭ試験片を成形し、各物性を測定した。また、実施例７と同様にしてフィルムを成形し、ヘイズを測定した。
　結果を表１０に示す。
比較例１１
　上記製造例で重合したプロピレン重合体（１４）１００重量部と、エチレン・プロピレンランダム共重合体（ＥＰＲ−１）２０重量部とからなるプロピレン重合体組成物を用いて、実施例１と同様にしてＡＳＴＭ試験片を成形し、各物性を測定した。また、実施例７と同様にしてフィルムを成形し、ヘイズを測定した。
　結果を表１０に示す。
実施例１２
　上記製造例で重合したプロピレン重合体（４）５０重量部と、プロピレン重合体（１１）５０重量部と、エチレン・プロピレンランダム共重合体（ＥＰＲ−１）２０重量部とからなるプロピレン重合体組成物を用いて、実施例１と同様にしてＡＳＴＭ試験片を成形し、各物性を測定した。
　結果を表１１に示す。
実施例１３
　上記製造例で重合したプロピレン重合体（７）５０重量部と、プロピレン重合体（８）５０重量部と、エチレン・プロピレンランダム共重合体（ＥＰＲ−１）１０重量部と、エチレン重合体（ＰＥ−１）１０重量部とからなるプロピレン重合体組成物を用いて、実施例１と同様にしてＡＳＴＭ試験片を成形し、各物性を測定した。
　結果を表１２に示す。
実施例１４
　上記製造例で重合したプロピレン重合体（７）５０重量部と、プロピレン重合体（８）５０重量部と、エチレン・プロピレンランダム共重合体（ＥＰＲ−３）１０重量部と、エチレン重合体（ＰＥ−２）１０重量部とからなるプロピレン重合体組成物を用いて、実施例１と同様にしてＡＳＴＭ試験片を成形し、各物性を測定した。
　結果を表１２に示す。
実施例１５
　上記製造例で重合したプロピレン重合体（９）１００重量部と、エチレン・プロピレンランダム共重合体（ＥＰＲ−１）２５重量部とからなるプロピレン重合体組成物を用いて、実施例１と同様にしてＡＳＴＭ試験片を成形し、各物性を測定した。
　結果を表１３に示す。
実施例１６
　上記製造例で重合したプロピレン重合体（９）１００重量部と、エチレン・プロピレンランダム共重合体（ＥＰＲ−１）２０重量部と、フィラー（タルク）１５重量部とからなるプロピレン重合体組成物を用いて、実施例１と同様にしてＡＳＴＭ試験片を成形し、各物性を測定した。
　結果を表１３に示す。
実施例１７
　上記製造例で重合したプロピレン重合体（９）１００重量部と、エチレン・プロピレンランダム共重合体（ＥＰＲ−３）１０重量部と、エチレン・１−ブテンランダム共重合体（ＥＢＲ−１）１０重量部と、フィラー（タルク）１５重量部とからなるプロピレン重合体組成物を用いて、実施例１と同様にしてＡＳＴＭ試験片を成形し、各物性を測定した。
　結果を表１３に示す。
実施例１８
　上記製造例で重合したプロピレン重合体（９）１００重量部と、エチレン・プロピレンランダム共重合体（ＥＰＲ−３）１０重量部と、エチレン・プロピレンランダム共重合体（ＥＰＲ−４）１０重量部とからなるプロピレン重合体組成物を用いて、実施例１と同様にしてＡＳＴＭ試験片を成形し、各物性を測定した。
　結果を表１４に示す。
実施例１９
　上記製造例で重合したプロピレン重合体（９）１００重量部と、エチレン・プロピレンランダム共重合体（ＥＰＲ−３）１０重量部と、エチレン・プロピレンランダム共重合体（ＥＰＲ−５）１０重量部とからなるプロピレン重合体組成物を用いて、実施例１と同様にしてＡＳＴＭ試験片を成形し、各物性を測定した。
　結果を表１４に示す。
比較例１２
　上記製造例で重合したプロピレン重合体（１０）１００重量部と、エチレン・プロピレンランダム共重合体（ＥＰＲ−１）２０重量部とからなるプロピレン重合体組成物を用いて、実施例１と同様にしてＡＳＴＭ試験片を成形し、各物性を測定した。
　結果を表１４に示す。
実施例２０
　上記製造例で重合したプロピレン重合体（１４）１００重量部と、エチレン・プロピレンランダム共重合体（ＥＰＲ−１）２０重量部とからなるプロピレン重合体組成物を用いて、実施例１と同様にしてＡＳＴＭ試験片を成形し、各物性を測定した。
　結果を表１５に示す。
比較例１３
　上記製造例で重合したプロピレン重合体（１４）を用いて、実施例１と同様にしてＡＳＴＭ試験片を成形し、各物性を測定した。
　結果を表１５に示す。
実施例２１
　上記製造例で重合したプロピレン重合体（９）１００重量部と、エチレン・プロピレンランダム共重合体（ＥＰＲ−１）１５重量部と、エチレン重合体（ＰＥ−１）１０重量部とからなるプロピレン重合体組成物を用いて、実施例１と同様にしてＡＳＴＭ試験片を成形し、各物性を測定した。
　結果を表１６に示す。
実施例２２
　上記製造例で重合したプロピレン重合体（９）１００重量部と、エチレン・プロピレンランダム共重合体（ＥＰＲ−３）１５重量部と、エチレン重合体（ＰＥ−２）１０重量部とからなるプロピレン重合体組成物を用いて、実施例１と同様にしてＡＳＴＭ試験片を成形し、各物性を測定した。
　結果を表１６に示す。
実施例２３
　上記製造例で重合したプロピレン重合体（６）１００重量部と、エチレン・プロピレンランダム共重合体（ＥＰＲ−３）２０重量部とからなるプロピレン重合体組成物を用いて、実施例１と同様にしてＡＳＴＭ試験片を成形し、各物性を測定した。
　結果を表１７に示す。
（５７）【特許請求の範囲】
１．
（Ａ１）
　（１）（ｉ）（ａ）シクロペンタジエニル骨格を有する配位子を含む周期律表第ＩＶＢ族の遷移金属化合物と、
　　　（ｉｉ）（ｂ）有機アルミニウムオキシ化合物、および
　　　　　　　（ｃ）前記遷移金属化合物（ａ）と反応してイオン対を形成する化合物
　からなる群より選ばれる少なくとも１種の化合物
とを含むオレフィン重合用触媒の存在下にプロピレンを重合することにより得られ、
　（２）２３０℃、荷重２．１６ｋｇで測定されるメルトフローレート（ＭＦＲ）が０．０１〜３０ｇ／１０分の範囲にあり、
　（３）ゲルパーミエイションクロマトグラフィー（ＧＰＣ）により求められる分子量分布（Ｍｗ／Ｍｎ）が２〜３の範囲にあるプロピレン重合体；１０〜９０重量％と、
（Ａ２）
　（１）（ｉ）（ａ）シクロペンタジエニル骨格を有する配位子を含む周期律表第ＩＶＢ族の遷移金属化合物と、
　　　（ｉｉ）（ｂ）有機アルミニウムオキシ化合物、および
　　　　　　　（ｃ）前記遷移金属化合物（ａ）と反応してイオン対を形成する化合物
　からなる群より選ばれる少なくとも１種の化合物
とを含むオレフィン重合用触媒の存在下にプロピレンを重合することにより得られ、
　（２）２３０℃、荷重２．１６ｋｇで測定されるメルトフローレート（ＭＦＲ）が３０〜１０００ｇ／１０分の範囲にあり、
　（３）ゲルパーミエイションクロマトグラフィー（ＧＰＣ）により求められる分子量分布（Ｍｗ／Ｍｎ）が２〜４の範囲にある
プロピレン重合体；１０〜９０重量％と
からなり、前記プロピレン重合体（Ａ２）のＭＦＲと、前記プロピレン重合体（Ａ１）のＭＦＲとの比（（Ａ２）／（Ａ１））が３０以上であることを特徴とするプロピレン重合体組成物。
２．
（Ａ１）
　（１）（ｉ）（ａ）シクロペンタジエニル骨格を有する配位子を含む周期律表第ＩＶＢ族の遷移金属化合物と、
　　　（ｉｉ）（ｂ）有機アルミニウムオキシ化合物、および
　　　　　　　（ｃ）前記遷移金属化合物（ａ）と反応してイオン対を形成する化合物
　からなる群より選ばれる少なくとも１種の化合物
とを含むオレフィン重合用触媒の存在下にプロピレンを重合することにより得られ、
　（２）２３０℃、荷重２．１６ｋｇで測定されるメルトフローレート（ＭＦＲ）が０．０１〜３０ｇ／１０分の範囲にあり、
　（３）ゲルパーミエイションクロマトグラフィー（ＧＰＣ）により求められる分子量分布（Ｍｗ／Ｍｎ）が２〜３の範囲にあるプロピレン重合体；１０〜９０重量部と、
（Ａ２）
　（１）（ｉ）（ａ）シクロペンタジエニル骨格を有する配位子を含む周期律表第ＩＶＢ族の遷移金属化合物と、
　　　（ｉｉ）（ｂ）有機アルミニウムオキシ化合物、および
　　　　　　　（ｃ）前記遷移金属化合物（ａ）と反応してイオン対を形成する化合物
　からなる群より選ばれる少なくとも１種の化合物とを含むオレフィン重合用触媒の存在下にプロピレンを重合することにより得られ、
　（２）２３０℃、荷重２．１６ｋｇで測定されるメルトフローレート（ＭＦＲ）が３０〜１０００ｇ／１０分の範囲にあり、
　（３）ゲルパーミエイションクロマトグラフィー（ＧＰＣ）により求められる分子量分布（Ｍｗ／Ｍｎ）が２〜４の範囲にある
プロピレン重合体；１０〜９０重量部と、
（Ｂ）
結晶化度が３０％未満である炭素数２〜２０のα−オレフィンの（共）重合体
　からなり、前記プロピレン重合体（Ａ２）のＭＦＲと、前記プロピレン重合体（Ａ１）のＭＦＲとの比（（Ａ２）／（Ａ１））が３０以上であることを特徴とするプロピレン重合体組成物。
３．
（Ａ３）
　（１）（ｄ）固体状チタン触媒成分と、
　　　　（ｅ）有機金属化合物触媒成分とを
　含むオレフィン重合用触媒の存在下にプロピレンを重合することにより得られ、
　（２）２３０℃、荷重２．１６ｋｇで測定されるメルトフローレート（ＭＦＲ）が０．０１〜３０ｇ／１０分の範囲にあり、
　（３）ゲルパーミエイションクロマトグラフィー（ＧＰＣ）により求められる分子量分布（Ｍｗ／Ｍｎ）が４〜１５の範囲にある
プロピレン重合体；１０〜９０重量％と、
（Ａ２）
　（１）（ｉ）（ａ）シクロペンタジエニル骨格を有する配位子を含む周期律表第ＩＶＢ族の遷移金属化合物と、
　　　（ｉｉ）（ｂ）有機アルミニウムオキシ化合物、および
　　　　　　　（ｃ）前記遷移金属化合物（ａ）と反応してイオン対を形成する化合物
　からなる群より選ばれる少なくとも１種の化合物と
を含むオレフィン重合用触媒の存在下にプロピレンを重合することにより得られ、
　（２）２３０℃、荷重２．１６ｋｇで測定されるメルトフローレート（ＭＦＲ）が３０〜１０００ｇ／１０分の範囲にあり、
　（３）ゲルパーミエイションクロマトグラフィー（ＧＰＣ）により求められる分子量分布（Ｍｗ／Ｍｎ）が２〜４の範囲にある
プロピレン重合体；９０〜１０重量％と
　
からなり、前記プロピレン重合体（Ａ２）のＭＦＲと、前記プロピレン重合体（Ａ３）のＭＦＲとの比（（Ａ２）／（Ａ３））が３０以上であることを
４．
（Ａ３）
　（１）（ｄ）固体状チタン触媒成分と、
　　　　（ｅ）有機金属化合物触媒成分とを
　含むオレフィン重合用触媒の存在下にプロピレンを重合することにより得られ、
　（２）２３０℃、荷重２．１６ｋｇで測定されるメルトフローレート（ＭＦＲ）が０．０１〜３０ｇ／１０分の範囲にあり、
　（３）ゲルパーミエイションクロマトグラフィー（ＧＰＣ）により求められる分子量分布（Ｍｗ／Ｍｎ）が４〜１５の範囲にある
プロピレン重合体；１０〜９０重量部と、
（Ａ２）
　（１）（ｉ）（ａ）シクロペンタジエニル骨格を有する配位子を含む周期律表第ＩＶＢ族の遷移金属化合物と、
　　　（ｉｉ）（ｂ）有機アルミニウムオキシ化合物、および
　　　　　　　（ｃ）前記遷移金属化合物（ａ）と反応してイオン対を形成する化合物
　からなる群より選ばれる少なくとも１種の化合物と
を含むオレフィン重合用触媒の存在下にプロピレンを重合することにより得られ、
　（２）２３０℃、荷重２．１６ｋｇで測定されるメルトフローレート（ＭＦＲ）が３０〜１０００ｇ／１０分の範囲にあり、
　（３）ゲルパーミエイションクロマトグラフィー（ＧＰＣ）により求められる分子量分布（Ｍｗ／Ｍｎ）が２〜４の範囲にある
プロピレン重合体；９０〜１０重量部と
（Ｂ）
結晶化度が３０％未満である炭素数２〜２０のα−オレフィンの（共）重合体
からなることを特徴とするプロピレン重合体組成物。
５．削除
６．
（Ａ５）
　　（ｉ）（ｈ）下記式（Ｉ）で表される遷移金属化合物と、
　（ｉｉ）（ｂ）有機アルミニウムオキシ化合物、および
　　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンを重合することにより得られるプロピレン単独重合体；５〜９５重量％と、
（式中、Ｍは周期律表第ＩＶａ、Ｖａ、ＶＩａ族の遷移金属を示し、
　Ｒ１は、炭素数２〜６の炭化水素基を示し、
　Ｒ２は、炭素数６〜１６のアリール基を示し、このアリール基は、ハロゲン原子、炭素数１〜２０の炭化水素基で置換されていてもよい、
　Ｘ１およびＸ２は、水素原子、ハロゲン原子、炭素数１〜２０の炭化水素基、炭素数１〜２０のハロゲン化炭化水素基、酸素含有基またはイオウ含有基を示し、
　Ｙは、炭素数１〜２０の２価の炭化水素基、炭素数１〜２０の２価のハロゲン化炭化水素基、２価のケイ素含有基、２価のゲルマニウム含有基、２価のスズ含有基、−Ｏ−、−ＣＯ−、−Ｓ−、−ＳＯ−、−ＳＯ２−、−ＮＲ３−、−Ｐ（Ｒ３）−、−Ｐ（Ｏ）（Ｒ３）−、−ＢＲ３−または−ＡｌＲ３−［ただし、Ｒ３は水素原子、ハロゲン原子、炭素数１〜２０の炭化水素基、炭素数１〜２０のハロゲン化炭化水素基］を示す）
（Ａ６）
　プロピレンから誘導される構成単位を９０モル％以上の割合で含有する、前記プロピレン単独重合体（Ａ５）とは異なるプロピレン重合体；５〜９５重量％
と
からなり、
　
２３０℃、荷重２．１６ｋｇで測定されるメルトフローレート（ＭＦＲ）が０．０１〜１０００ｇ／１０分の範囲にあり、ゲルパーミエイションクロマトグラフィー（ＧＰＣ）により求められるプロピレン成分全体の分子量分布（Ｍｗ／Ｍｎ）が４〜１５の範囲にあることを
７．
（Ａ５）
　　（ｉ）（ｈ）下記式（Ｉ）で表される遷移金属化合物と、
　（ｉｉ）（ｂ）有機アルミニウムオキシ化合物、および
　　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンを重合することにより得られるプロピレン単独重合体；５〜９５重量％と、
（式中、Ｍは周期律表第ＩＶａ、Ｖａ、ＶＩａ族の遷移金属を示し、
　Ｒ１は、炭素数２〜６の炭化水素基を示し、
　Ｒ２は、炭素数６〜１６のアリール基を示し、このアリール基は、ハロゲン原子、炭素数１〜２０の炭化水素基で置換されていてもよい、
　Ｘ１およびＸ２は、水素原子、ハロゲン原子、炭素数１〜２０の炭化水素基、炭素数１〜２０のハロゲン化炭化水素基、酸素含有基またはイオウ含有基を示し、
　Ｙは、炭素数１〜２０の２価の炭化水素基、炭素数１〜２０の２価のハロゲン化炭化水素基、２価のケイ素含有基、２価のゲルマニウム含有基、２価のスズ含有基、−Ｏ−、−ＣＯ−、−Ｓ−、−ＳＯ−、−ＳＯ２−、−ＮＲ３−、−Ｐ（Ｒ３）−、−Ｐ（Ｏ）（Ｒ３）−、−ＢＲ３−または−ＡｌＲ３−［ただし、Ｒ３は水素原子、ハロゲン原子、炭素数１〜２０の炭化水素基、炭素数１〜２０のハロゲン化炭化水素
基］を示す）
（Ｄ）
　（１）炭素数２〜２０のオレフィンおよび炭素数５〜２０のポリエンから選ばれる少なくとも１種のモノマーの重合体または共重合体であって、
　（２）エチレン、プロピレン、ブテンまたは４−メチル−１−ペンテンから誘導される構成単位の含有率が９０モル％未満であり、
　（３）ガラス転移温度（Ｔｇ）が１０℃以下である
　オレフィン系エラストマー；５〜９５重量％と
からなることを特徴とするプロピレン重合体組成物。
８．
（Ａ５）
　　（ｉ）（ｈ）下記式（Ｉ）で表される遷移金属化合物と、
　（ｉｉ）（ｂ）有機アルミニウムオキシ化合物、および
　　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンを重合することにより得られるプロピレン単独重合体；５〜９５重量％と、
（式中、Ｍは周期律表第ＩＶａ、Ｖａ、ＶＩａ族の遷移金属を示し、
　Ｒ１は、炭素数２〜６の炭化水素基を示し、
　Ｒ２は、炭素数６〜１６のアリール基を示し、このアリール基は、ハロゲン原子、炭素数１〜２０の炭化水素基で置換されていてもよい、
　Ｘ１およびＸ２は、水素原子、ハロゲン原子、炭素数１〜２０の炭化水素基、炭素数１〜２０のハロゲン化炭化水素基、酸素含有基またはイオウ含有基を示し、
　Ｙは、炭素数１〜２０の２価の炭化水素基、炭素数１〜２０の２価のハロゲン化炭化水素基、２価のケイ素含有基、２価のゲルマニウム含有基、２価のスズ含有基、−Ｏ−、−ＣＯ−、−Ｓ−、−ＳＯ−、−ＳＯ２−、−ＮＲ３−、−Ｐ（Ｒ３）−、−Ｐ（Ｏ）（Ｒ３）−、−ＢＲ３−または−ＡｌＲ３−［ただし、Ｒ３は水素原子、ハロゲン原子、炭素数１〜２０の炭化水素基、炭素数１〜２０のハロゲン化炭化水素基］を示す）
（Ｅ）エチレン、ブテンおよび４−メチル−１−ペンテンからなる群より選ばれる１種のモノマーから誘導される構成単位を９０モル％以上の割合で含有するオレフィン重合体；５〜９５重量％と
からなることを特徴とするプロピレン重合体組成物。
９．
（Ａ５）
　　（ｉ）（ｈ）下記式（Ｉ）で表される遷移金属化合物と、
　（ｉｉ）（ｂ）有機アルミニウムオキシ化合物、および
　　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンを重合することにより得られるプロピレン単独重合体と、
（式中、Ｍは周期律表第ＩＶａ、Ｖａ、ＶＩａ族の遷移金属を示し、
　Ｒ１は、炭素数２〜６の炭化水素基を示し、
　Ｒ２は、炭素数６〜１６のアリール基を示し、このアリール基は、ハロゲン原子、炭素数１〜２０の炭化水素基で置換されていてもよい、
　Ｘ１およびＸ２は、水素原子、ハロゲン原子、炭素数１〜２０の炭化水素基、炭素数１〜２０のハロゲン化炭化水素基、酸素含有基またはイオウ含有基を示し、
　Ｙは、炭素数１〜２０の２価の炭化水素基、炭素数１〜２０の２価のハロゲン化炭化水素基、２価のケイ素含有基、２価のゲルマニウム含有基、２価のスズ含有基、−Ｏ−、−ＣＯ−、−Ｓ−、−ＳＯ−、−ＳＯ２−、−ＮＲ３−、−Ｐ（Ｒ３）−、−Ｐ（Ｏ）（Ｒ３）−、−ＢＲ３−または−ＡｌＲ３−［ただし、Ｒ３は水素原子、ハロゲン原子、炭素数１〜２０の炭化水素基、炭素数１〜２０のハロゲン化炭化水素基］を示す）
（Ａ６）プロピレンから誘導される構成単位を９０モル％以上の割合で含有する、前記プロピレン単独重合体（Ａ５）とは異なるプロピレン重合体と、
（Ｄ）
　（１）炭素数２〜２０のオレフィンおよび炭素数５〜２０のポリエンから選ばれる少なくとも１種のモノマーの重合体または共重合体であって、
　（２）エチレン、プロピレン、ブテンまたは４−メチル−１−ペンテンから誘導される構成単位の含有率が９０モル％未満であり、
　（３）ガラス転移温度（Ｔｇ）が１０℃以下である
オレフィン系エラストマーとからなり、前記プロピレン単独重合体（Ａ５）が５〜９５重量％の割合で含有され、前記プロピレン重合体（Ａ６）が９５重量％以下の割合で含有され、前記オレフィン系エラストマー（Ｄ）が９５重量％以下の割合で含有
され、
　
２３０℃、荷重２．１６ｋｇで測定されるメルトフローレート（ＭＦＲ）が００１〜１０００ｇ／１０分の範囲にあり、ゲルパーミエイションクロマトグラフィー（ＧＰＣ）により求められるプロピレン成分全体の分子量分布（Ｍｗ／Ｍｎ）が４〜１５の範囲にあることを
１０．
（Ａ５）
　　（ｉ）（ｈ）下記式（Ｉ）で表される遷移金属化合物と、
　（ｉｉ）（ｂ）有機アルミニウムオキシ化合物、および
　　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンを重合することにより得られるプロピレン単独重合体と、
（式中、Ｍは周期律表第ＩＶａ、Ｖａ、ＶＩａ族の遷移金属を示し、
　Ｒ１は、炭素数２〜６の炭化水素基を示し、
　Ｒ２は、炭素数６〜１６のアリール基を示し、このアリール基は、ハロゲン原子、炭素数１〜２０の炭化水素基で置換されていてもよい、
　Ｘ１およびＸ２は、水素原子、ハロゲン原子、炭素数１〜２０の炭化水素基、炭素数１〜２０のハロゲン化炭化水素基、酸素含有基またはイオウ含有基を示し、
　Ｙは、炭素数１〜２０の２価の炭化水素基、炭素数１〜２０の２価のハロゲン化炭化水素基、２価のケイ素含有基、２価のゲルマニウム含有基、２価のスズ含有基、−Ｏ−、−ＣＯ−、−Ｓ−、−ＳＯ−、−ＳＯ２−、−ＮＲ３−、−Ｐ（Ｒ３）−、−Ｐ（Ｏ）（Ｒ３）−、−ＢＲ３−または−ＡｌＲ３−［ただし、Ｒ３は水素原子、ハロゲン原子、炭素数１〜２０の炭化水素基、炭素数１〜２０のハロゲン化炭化水素基］を示す）
（Ａ６）プロピレンから誘導される構成単位を９０モル％以上の割合で含有する、前記プロピレン単独重合体（Ａ５）とは異なるプロピレン重合体と、
（Ｅ）エチレン、ブテンおよび４−メチル−１−ペンテンからなる群より選ばれる１種のモノマーから誘導される構成単位を９０モル％以上の割合で含有するオレフィン重合体と
からなり、前記プロピレン単独重合体（Ａ５）が５〜９５重量％の割合で含有され、前記プロピレン重合体（Ａ６）が９５重量％以下の割合で含有され、前記オレフィン重合体（Ｅ）が９５重量％以下の割合で含有
され、
　
２３０℃、荷重２．１６ｋｇで測定されるメルトフローレート（ＭＦＲ）が０．０１〜１０００ｇ／１０分の範囲にあり、ゲルパーミエイションクロマトグラフィー（ＧＰＣ）により求められるプロピレン成分全体の分子量分布（Ｍｗ／Ｍｎ）が４〜１５の範囲にあることを
１１．
（Ａ５）
　　（ｉ）（ｈ）下記式（Ｉ）で表される遷移金属化合物と、
　（ｉｉ）（ｂ）有機アルミニウムオキシ化合物、および
　　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンを重合することにより得られるプロピレン単独重合体と、
（式中、Ｍは周期律表第ＩＶａ、Ｖａ、ＶＩａ族の遷移金属を示し、
　Ｒ１は、炭素数２〜６の炭化水素基を示し、
　Ｒ２は、炭素数６〜１６のアリール基を示し、このアリール基は、ハロゲン原子、炭素数１〜２０の炭化水素基で置換されていてもよい、
　Ｘ１およびＸ２は、水素原子、ハロゲン原子、炭素数１〜２０の炭化水素基、炭素数１〜２０のハロゲン化炭化水素基、酸素含有基またはイオウ含有基を示し、
　Ｙは、炭素数１〜２０の２価の炭化水素基、炭素数１〜２０の２価のハロゲン化炭化水素基、２価のケイ素含有基、２価のゲルマニウム含有基、２価のスズ含有基、−Ｏ−、−ＣＯ−、−Ｓ−、−ＳＯ−、−ＳＯ２−、−ＮＲ３−、−Ｐ（Ｒ３）−、−Ｐ（Ｏ）（Ｒ３）−、−ＢＲ３−または−ＡｌＲ３−［ただし、Ｒ３は水素原子、ハロゲン原子、炭素数１〜２０の炭化水素基、炭素数１〜２０のハロゲン化炭化水素基］を示す）
（Ｄ）
　（１）炭素数２〜２０のオレフィンおよび炭素数５〜２０のポリエンから選ばれる少なくとも１種のモノマーの重合体または共重合体であって、
　（２）エチレン、プロピレン、ブテンまたは４−メチル−１−ペンテンから誘導される構成単位の含有率が９０モル％未満であり、
　（３）ガラス転移温度（Ｔｇ）が１０℃以下である
オレフィン系エラストマーと
（Ｅ）エチレン、ブテンおよび４−メチルー１−ペンテンからなる群より選ばれる１種のモノマーから誘導される構成単位を９０モル％以上の割合で含有するオレフィン重合体と
からなり、前記プロピレン単独重合体（Ａ５）が５〜９５重量％の割合で含有され、前記オレフィン系エラストマー（Ｄ）が９５重量％以下の割合で含有され、前記オレフィン重合体（Ｅ）が９５重量％以下の割合で含有されることを特徴とするプロピレン重合体組成物。
１２．
（Ａ５）
　　（ｉ）（ｈ）下記式（Ｉ）で表される遷移金属化合物と、
　（ｉｉ）（ｂ）有機アルミニウムオキシ化合物、および
　　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンを重合することにより得られるプロピレン単独重合体と、
（式中、Ｍは周期律表第ＩＶａ、Ｖａ、ＶＩａ族の遷移金属を示し、
　Ｒ１は、炭素数２〜６の炭化水素基を示し、
　Ｒ２は、炭素数６〜１６のアリール基を示し、このアリール基は、ハロゲン原子、炭素数１〜２０の炭化水素基で置換されていてもよい、
　Ｘ１およびＸ２は、水素原子、ハロゲン原子、炭素数１〜２０の炭化水素基、炭素数１〜２０のハロゲン化炭化水素基、酸素含有基またはイオウ含有基を示し、
　Ｙは、炭素数１〜２０の２価の炭化水素基、炭素数１〜２０の２価のハロゲン化炭化水素基、２価のケイ素含有基、２価のゲルマニウム含有基、２価のスズ含有基、−Ｏ−、−ＣＯ−、−Ｓ−、−ＳＯ−、−ＳＯ２−、−ＮＲ３−、−Ｐ（Ｒ３）−、−Ｐ（Ｏ）（Ｒ３）−、−ＢＲ３−または−ＡｌＲ３−［ただし、Ｒ３は水素原子、ハロゲン原子、炭素数１〜２０の炭化水素基、炭素数１〜２０のハロゲン化炭化水素基］を示す）
（Ａ６）プロピレンから誘導される構成単位を９０モル％以上の割合で含有する、前記プロピレン単独重合体（Ａ５）とは異なるプロピレン重合体と、
（Ｄ）
　（１）炭素数２〜２０のオレフィンおよび炭素数５〜２０のポリエンから選ばれる少なくとも１種のモノマーの重合体または共重合体であって、
　（２）エチレン、プロピレン、ブテンまたは４−メチル−１−ペンテンから誘導される構成単位の含有率が９０モル％未満であり、
　（３）ガラス転移温度（Ｔｇ）が１０℃以下である
オレフィン系エラストマーと、
（Ｅ）エチレン、ブテンおよび４−メチル−１−ペンテンからなる群より選ばれる１種のモノマーから誘導される構成単位を９０モル％以上の割合で含有するオレフィン重合体と
からなり、前記プロピレン単独重合体（Ａ５）が５〜９５重量％の割合で含有され、前記プロピレン重合体（Ａ６）が９５重量％以下の割合で含有され、前記オレフィン系エラストマー（Ｄ）が９５重量％以下の割合で含有され、前記オレフィン重合体（Ｅ）が９５重量％以下の割合で含有
され、
　
２３０℃、荷重２．１６ｋｇで測定されるメルトフローレート（ＭＦＲ）が０．０１〜１０００ｇ／１０分の範囲にあり、ゲルパーミエイションクロマトグラフィー（ＧＰＣ）により求められるプロピレン成分全体の分子量分布（Ｍｗ／Ｍｎ）が４〜１５の範囲にあることを
１３．
（Ａ７）
　　（１）（ｉ）（ｈ）下記式（Ｉ）で表される遷移金属化合物と、
　（ｉｉ）（ｂ）有機アルミニウムオキシ化合物、および
　　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンと、エチレンおよび炭素数４〜２０のα−オレフィンからなる群より選ばれる少なくとも１種のα−オレフィンとを共重合することにより得られ、
　（２）プロピレンから誘導される構成単位を９０モル％以上の割合で含有する
プロピレン共重合体；５〜９５重量％と、
（式中、Ｍは周期律表第ＩＶａ、Ｖａ、ＶＩａ族の遷移金属を示し、
　Ｒ１は、炭素数２〜６の炭化水素基を示し、
　Ｒ２は、炭素数６〜１６のアリール基を示し、このアリール基は、ハロゲン原子、炭素数１〜２０の炭化水素基で置換されていてもよい、
　Ｘ１およびＸ２は、水素原子、ハロゲン原子、炭素数１〜２０の炭化水素基、炭素数１〜２０のハロゲン化炭化水素基、酸素含有基またはイオウ含有基を示し、
　Ｙは、炭素数１〜２０の２価の炭化水素基、炭素数１〜２０の２価のハロゲン化炭化水素基、２価のケイ素含有基、２価のゲルマニウム含有基、２価のスズ含有基、−Ｏ−、−ＣＯ−、−Ｓ−、−ＳＯ−、−ＳＯ２−、−ＮＲ３−、−Ｐ（Ｒ３）−、−Ｐ（Ｏ）（Ｒ３）−、−ＢＲ３−または−ＡｌＲ３−［ただし、Ｒ３は水素原子、ハロゲン原子、炭素数１〜２０の炭化水素基、炭素数１〜２０のハロゲン化炭化水素基］を示す）
（Ａ６）プロピレンから誘導される構成単位を９０モル％以上の割合で含有する、前記プロピレン共重合体（Ａ７）とは異なるプロピレン重合体；５〜９５重量％と
　
からなり、２３０℃、荷重２．１６ｋｇで測定されるメルトフローレート（ＭＦＲ）が０．０１〜１０００ｇ／１０分の範囲にあり、ゲルパーミエイションクロマトグラフィー（ＧＰＣ）により求められるプロピレン成分全体の分子量分布（Ｍｗ／Ｍｎ）が４〜１５の範囲にあることを
１４．
（Ａ７）
　　（１）（ｉ）（ｈ）下記式（Ｉ）で表される遷移金属化合物と、
　（ｉｉ）（ｂ）有機アルミニウムオキシ化合物、および
　　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンと、エチレンおよび炭素数４〜２０のα−オレフィンからなる群より選ばれる少なくとも１種のα−オレフィンとを共重合することにより得られ、
　（２）プロピレンから誘導される構成単位を９０モル％以上の割合で含有するプロピレン共重合体；５〜９５重量％と、
（式中、Ｍは周期律表第ＩＶａ、Ｖａ、ＶＩａ族の遷移金属を示し、
　Ｒ１は、炭素数２〜６の炭化水素基を示し、
　Ｒ２は、炭素数６〜１６のアリール基を示し、このアリール基は、ハロゲン原子、炭素数１〜２０の炭化水素基で置換されていてもよい、
　Ｘ１およびＸ２は、水素原子、ハロゲン原子、炭素数１〜２０の炭化水素基、炭素数１〜２０のハロゲン化炭化水素基、酸素含有基またはイオウ含有基を示し、
　Ｙは、炭素数１〜２０の２価の炭化水素基、炭素数１〜２０の２価のハロゲン化炭化水素基、２価のケイ素含有基、２価のゲルマニウム含有基、２価のスズ含有基、−Ｏ−、−ＣＯ−、−Ｓ−、−ＳＯ−、−ＳＯ２−、−ＮＲ３−、−Ｐ（Ｒ３）−、−Ｐ（Ｏ）（Ｒ３）−、−ＢＲ３−または−ＡｌＲ３−［ただし、Ｒ３は水素原子、ハロゲン原子、炭素数１〜２０の炭化水素基、炭素数１〜２０のハロゲン化炭化水素基］を示す）
（Ｄ）
　（１）炭素数２〜２０のオレフィンおよび炭素数５〜２０のポリエンから選ばれる少なくとも１種のモノマーの重合体または共重合体であって、
　（２）エチレン、プロピレン、ブテンまたは４−メチル−１−ペンテンから誘導される構成単位の含有率が９０モル％未満であり、
　（３）ガラス転移温度（Ｔｇ）が１０℃以下である
　オレフィン系エラストマー；５〜９５重量％とからなることを特徴とするプロピレン重合体組成物。
１５．
（Ａ７）
　　（１）（ｉ）（ｈ）下記式（Ｉ）で表される遷移金属化合物と、
　（ｉｉ）（ｂ）有機アルミニウムオキシ化合物、および
　　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンと、エチレンおよび炭素数４〜２０のα−オレフィンからなる群より選ばれる少なくとも１種のα−オレフィンとを共重合することにより得られ、
　（２）プロピレンから誘導される構成単位を９０モル％以上の割合で含有する
プロピレン共重合体；５〜９５重量％と、
（式中、Ｍは周期律表第ＩＶａ、Ｖａ、ＶＩａ族の遷移金属を示し、
　Ｒ１は、炭素数２〜６の炭化水素基を示し、
　Ｒ２は、炭素数６〜１６のアリール基を示し、このアリール基は、ハロゲン原子、炭素数１〜２０の炭化水素基で置換されていてもよい、
　Ｘ１およびＸ２は、水素原子、ハロゲン原子、炭素数１〜２０の炭化水素基、炭素数１〜２０のハロゲン化炭化水素基、酸素含有基またはイオウ含有基を示し、
　Ｙは、炭素数１〜２０の２価の炭化水素基、炭素数１〜２０の２価のハロゲン化炭化水素基、２価のケイ素含有基、２価のゲルマニウム含有基、２価のスズ含有基、−Ｏ−、−ＣＯ−、−Ｓ−、−ＳＯ−、−ＳＯ２−、−ＮＲ３−、−Ｐ（Ｒ３）−、−Ｐ（Ｏ）（Ｒ３）−、−ＢＲ３−または−ＡｌＲ３−［ただし、Ｒ３は水素原子、ハロゲン原子、炭素数１〜２０の炭化水素基、炭素数１〜２０のハロゲン化炭化水素基］を示す）
（Ｅ）エチレン、ブテンおよび４−メチル−１−ペンテンからなる群より選ばれる１種のモノマーから誘導される構成単位を９０モル％以上の割合で含有するオレフィン重合体；５〜９５重量％と
からなることを特徴とするプロピレン重合体組成物。
１６．
（Ａ７）
　　（１）（ｉ）（ｈ）下記式（Ｉ）で表される遷移金属化合物と、
　（ｉｉ）（ｂ）有機アルミニウムオキシ化合物、および
　　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンと、エチレンおよび炭素数４〜２０のα−オレフィンからなる群より選ばれる少なくとも１種のα−オレフィンとを共重合することにより得られ、
　（２）プロピレンから誘導される構成単位を９０モル％以上の割合で含有する
プロピレン共重合体と、
（式中、Ｍは周期律表第ＩＶａ、Ｖａ、ＶＩａ族の遷移金属を示し、
　Ｒ１は、炭素数２〜６の炭化水素基を示し、
　Ｒ２は、炭素数６〜１６のアリール基を示し、このアリール基は、ハロゲン原子、炭素数１〜２０の炭化水素基で置換されていてもよい、
　Ｘ１およびＸ２は、水素原子、ハロゲン原子、炭素数１〜２０の炭化水素基、炭素数１〜２０のハロゲン化炭化水素基、酸素含有基またはイオウ含有基を示し、
　Ｙは、炭素数１〜２０の２価の炭化水素基、炭素数１〜２０の２価のハロゲン化炭化水素基、２価のケイ素含有基、２価のゲルマニウム含有基、２価のスズ含有基、−Ｏ−、−ＣＯ−、−Ｓ−、−ＳＯ−、−ＳＯ２−、−ＮＲ３−、−Ｐ（Ｒ３）−、−Ｐ（Ｏ）（Ｒ３）−、−ＢＲ３−または−ＡｌＲ３−［ただし、Ｒ３は水素原子、ハロゲン原子、炭素数１〜２０の炭化水素基、炭素数１〜２０のハロゲン化炭化水素基］を示す）
（Ａ６）プロピレンから誘導される構成単位を９０モル％以上の割合で含有する、前記プロピレン単独重合体（Ａ７）とは異なるプロピレン重合体と、
（Ｄ）
　（１）炭素数２〜２０のオレフィンおよび炭素数５〜２０のポリエンから選ばれる少なくとも１種のモノマーの重合体または共重合体であって、
　（２）エチレン、プロピレン、ブテンまたは４−メチル−１−ペンテンから誘導される構成単位の含有率が９０モル％未満であり、
　（３）ガラス転移温度（Ｔｇ）が１０℃以下である
　オレフィン系エラストマーと
からなり、前記プロピレン共重合体（Ａ７）が５〜９５重量％の割合で含有され、前記プロピレン重合体（Ａ６）が９５重量％以下の割合で含有され、前記オレフィン系エラストマー（Ｄ）が９５重量％以下の割合で含有
され、
　
２３０℃、荷重２．１６ｋｇで測定されるメルトフローレート（ＭＦＲ）が０．０１〜１０００ｇ／１０分の範囲にあり、ゲルパーミエイションクロマトグラフィー（ＧＰＣ）により求められるプロピレン成分全体の分子量分布（Ｍｗ／Ｍｎ）が４〜１５の範囲にあることを
１７．
（Ａ７）
　　（１）（ｉ）（ｈ）下記式（Ｉ）で表される遷移金属化合物と、
　（ｉｉ）（ｂ）有機アルミニウムオキシ化合物、および
　　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンと、エチレンおよび炭素数４〜２０のα−オレフィンからなる群より選ばれる少なくとも１種のα−オレフィンとを共重合することにより得られ、
　（２）プロピレンから誘導される構成単位を９０モル％以上の割合で含有する
プロピレン共重合体と、
（式中、Ｍは周期律表第ＩＶａ、Ｖａ、ＶＩａ族の遷移金属を示し、
　Ｒ１は、炭素数２〜６の炭化水素基を示し、
　Ｒ２は、炭素数６〜１６のアリール基を示し、このアリール基は、ハロゲン原子、炭素数１〜２０の炭化水素基で置換されていてもよい、
　Ｘ１およびＸ２は、水素原子、ハロゲン原子、炭素数１〜２０の炭化水素基、炭素数１〜２０のハロゲン化炭化水素基、酸素含有基またはイオウ含有基を示し、
　Ｙは、炭素数１〜２０の２価の炭化水素基、炭素数１〜２０の２価のハロゲン化炭化水素基、２価のケイ素含有基、２価のゲルマニウム含有基、２価のスズ含有基、−Ｏ−、−ＣＯ−、−Ｓ−、−ＳＯ−、−ＳＯ２−、−ＮＲ３−、−Ｐ（Ｒ３）−、−Ｐ（Ｏ）（Ｒ３）−、−ＢＲ３−または−ＡｌＲ３−［ただし、Ｒ３は水素原子、ハロゲン原子、炭素数１〜２０の炭化水素基、炭素数１〜２０のハロゲン化炭化水素基］を示す）
（Ａ６）プロピレンから誘導される構成単位を９０モル％以上の割合で含有する、前記プロピレン共重合体（Ａ７）とは異なるプロピレン重合体と、
（Ｅ）エチレン、ブテンおよび４−メチル−１−ペンテンからなる群より選ばれる１種のモノマーから誘導される構成単位を９０モル％以上の割合で含有するオレフィン重合体と
からなり、前記プロピレン共重合体（Ａ７）が５〜９５重量％の割合で含有され、前記プロピレン重合体（Ａ６）が９５重量％以下の割合で含有され、
前記オレフィン重合体（Ｅ）が９５重量％以下の割合で含有
され、
　
２３０℃、荷重２．１６ｋｇで測定されるメルトフローレート（ＭＦＲ）が０．０１〜１０００ｇ／１０分の範囲にあり、ゲルパーミエイションクロマトグラフィー（ＧＰＣ）により求められるプロピレン成分全体の分子量分布（Ｍｗ／Ｍｎ）が４〜１５の範囲にあることを
１８．
（Ａ７）
　　（１）（ｉ）（ｈ）下記式（Ｉ）で表される遷移金属化合物と、
　（ｉｉ）（ｂ）有機アルミニウムオキシ化合物、および
　　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンと、エチレンおよび炭素数４〜２０のα−オレフィンからなる群より選ばれる少なくとも１種のα−オレフィンとを共重合することにより得られ、
　（２）プロピレンから誘導される構成単位を９０モル％以上の割合で含有する
プロピレン共重合体と、
（式中、Ｍは周期律表第ＩＶａ、Ｖａ、ＶＩａ族の遷移金属を示し、
　Ｒ１は、炭素数２〜６の炭化水素基を示し、
　Ｒ２は、炭素数６〜１６のアリール基を示し、このアリール基は、ハロゲン原子、炭素数１〜２０の炭化水素基で置換されていてもよい、
　Ｘ１およびＸ２は、水素原子、ハロゲン原子、炭素数１〜２０の炭化水素基、炭素数１〜２０のハロゲン化炭化水素基、酸素含有基またはイオウ含有基を示し、
　Ｙは、炭素数１〜２０の２価の炭化水素基、炭素数１〜２０の２価のハロゲン化炭化水素基、２価のケイ素含有基、２価のゲルマニウム含有基、２価のスズ含有基、−Ｏ−、−ＣＯ−、−Ｓ−、−ＳＯ−、−ＳＯ２−、−ＮＲ３−、−Ｐ（Ｒ３）−、−Ｐ（Ｏ）（Ｒ３）−、−ＢＲ３−または−ＡｌＲ３−［ただし、Ｒ３は水素原子、ハロゲン原子、炭素数１〜２０の炭化水素基、炭素数１〜２０のハロゲン化炭化水素基］を示す）
（Ｄ）
　（１）炭素数２〜２０のオレフィンおよび炭素数５〜２０のポリエンから選ばれる少なくとも１種のモノマーの重合体または共重合体であって、
　（２）エチレン、プロピレン、ブテンまたは４−メチル−１−ペンテンから誘導される構成単位の含有率が９０モル％未満であり、
　（３）ガラス転移温度（Ｔｇ）が１０℃以下である
オレフィン系エラストマーと、
（Ｅ）エチレン、ブテンおよび４−メチル−１−ペンテンからなる群より選ばれる１種のモノマーから誘導される構成単位を９０モル％以上の割合で含有するオレフィン重合体と
からなり、前記プロピレン共重合体（Ａ７）が５〜９５重量％の割合で含有され、前記オレフィン系エラストマー（Ｄ）が９５重量％以下の割合で含有され、前記オレフィン重合体（Ｅ）が９５重量％以下の割合で含有されることを特徴とするプロピレン重合体組成物。
１９．
（Ａ７）
　　（１）（ｉ）（ｈ）下記式（Ｉ）で表される遷移金属化合物と、
　（ｉｉ）（ｂ）有機アルミニウムオキシ化合物、および
　　　　　（ｉ）前記遷移金属化合物（ｈ）と反応してイオン対を形成する化合物
　からなる群より選ばれる少なくとも１種の化合物とを
含むオレフィン重合用触媒の存在下にプロピレンと、エチレンおよび炭素数４〜２０のα−オレフィンからなる群より選ばれる少なくとも１種のα−オレフィンとを共重合することにより得られ、
　（２）プロピレンから誘導される構成単位を９０モル％以上の割合で含有する
プロピレン共重合体と、
（式中、Ｍは周期律表第ＩＶａ、Ｖａ、ＶＩａ族の遷移金属を示し、
　Ｒ１は、炭素数２〜６の炭化水素基を示し、
　Ｒ２は、炭素数６〜１６のアリール基を示し、このアリール基は、ハロゲン原子、炭素数１〜２０の炭化水素基で置換されていてもよい、
　Ｘ１およびＸ２は、水素原子、ハロゲン原子、炭素数１〜２０の炭化水素基、炭素数１〜２０のハロゲン化炭化水素基、酸素含有基またはイオウ含有基を示し、
　Ｙは、炭素数１〜２０の２価の炭化水素基、炭素数１〜２０の２価のハロゲン化炭化水素基、２価のケイ素含有基、２価のゲルマニウム含有基、２価のスズ含有基、−Ｏ−、−ＣＯ−、−Ｓ−、−ＳＯ−、−ＳＯ２−、−ＮＲ３−、−Ｐ（Ｒ３）−、−Ｐ（Ｏ）（Ｒ３）−、−ＢＲ３−または−ＡｌＲ３−［ただし、Ｒ３は水素原子、ハロゲン原子、炭素数１〜２０の炭化水素基、炭素数１〜２０のハロゲン化炭化水素基］を示す）
（Ａ６）プロピレンから誘導される構成単位を９０モル％以上の割合で含有する、前記プロピレン単独重合体（Ａ７）とは異なるプロピレン重合体と、
（Ｄ）
　（１）炭素数２〜２０のオレフィンおよび炭素数５〜２０のポリエンから選ばれる少なくとも１種のモノマーの重合体または共重合体であって、
　（２）エチレン、プロピレン、ブテンまたは４−メチル−１−ペンテンから誘導される構成単位の含有率が９０モル％未満であり、
　（３）ガラス転移温度（Ｔｇ）が１０℃以下である
オレフィン系エラストマーと、
（Ｅ）エチレン、ブテンおよび４−メチル−１−ペンテンからなる群より選ばれる１種のモノマーから誘導される構成単位を９０モル％以上の割合で含有するオレフィン重合体と
からなり、前記プロピレン共重合体（Ａ７）が５〜９５重量％の割合で含有され、前記プロピレン重合体（Ａ６）が９５重量％以下の割合で含有され、前記オレフィン系エラストマー（Ｄ）が９５重量％以下の割合で含有され、前記オレフィン重合体（Ｅ）が９５重量％以下の割合で含有
され、
　
２３０℃、荷重２．１６ｋｇで測定されるメルトフローレート（ＭＦＲ）が０．０１〜１０００ｇ／１０分の範囲にあり、ゲルパーミエイションクロマトグラフィー（ＧＰＣ）により求められるプロピレン成分全体の分子量分布（Ｍｗ／Ｍｎ）が４〜１５の範囲にあること